(57)【要約】【課題】  炭素原子が六角形からなる網目構造を二次元的に形成する炭素原子の集まりであるグラフェンを、安価にかつ大量のグラフェンとして製造する製造方法を提供すること。【解決策】  最も安価な黒鉛単結晶材料である鱗片状黒鉛粒子ないしは塊状黒鉛粒子について、これらの黒鉛粒子の集まりに負荷を印加することで、これらの黒鉛粒子を形成する全ての黒鉛結晶の層間結合を同時に破壊し、これによって、莫大な数のグラフェンを製造する。【選択図】図１
2013237602.tif 000002
【特許請求の範囲】
【請求項１】
炭素原子の六角形からなる網目構造が二次元的に広がった物質構造を有する炭素原子の集まりであるグラフェンの製造について、
鱗片状黒鉛粒子の集まりないしは塊状黒鉛粒子の集まりに負荷を印加させ、該負荷の印加によって、前記鱗片状黒鉛粒子ないしは前記塊状黒鉛粒子を形成する全ての黒鉛結晶の層間結合を同時に破壊し、これによって、前記鱗片状黒鉛粒子の集まりないしは前記鱗状黒鉛粒子の集まりから莫大な数のグラフェンを製造することを特徴とするグラフェンの製造。
【請求項２】
請求項１に記載した鱗片状黒鉛粒子の集まりないしは塊状黒鉛粒子の集まりに印加する負荷は電気的負荷であって、前記鱗片状黒鉛粒子の集まりないしは前記塊状黒鉛粒子の集まりに電気的負荷を印加して、該電気的負荷の印加によって前記鱗片状黒鉛粒子ないしは前記塊状黒鉛粒子を形成する全ての黒鉛結晶の層間結合を同時に破壊し、これによって、前記鱗片状黒鉛粒子の集まりないしは前記鱗状黒鉛粒子の集まりから莫大な数のグラフェンを製造することを特徴とする請求項１に記載したグラフェンの製造。
【請求項３】
請求項２に記載した鱗片状黒鉛粒子の集まりないしは塊状黒鉛粒子の集まりに印加する電気的負荷は電界であって、前記鱗片状黒鉛粒子の集まりないしは前記塊状黒鉛粒子の集まりに電界を印加して、該電界の印加によって前記鱗片状黒鉛粒子ないしは前記塊状黒鉛粒子を形成する全ての黒鉛結晶の層間結合を同時に破壊し、これによって、前記鱗片状黒鉛粒子の集まりないしは前記鱗状黒鉛粒子の集まりから莫大な数のグラフェンを製造することを特徴とする請求項２に記載したグラフェンの製造。
【請求項４】
請求項３に記載した鱗片状黒鉛粒子の集まりないしは塊状黒鉛粒子の集まりに電界を印加する手段は、２枚の平行平板電極を所定の間隙をもって離間させ、前記鱗片状黒鉛粒子の集まりないしは前記塊状黒鉛粒子の集まりを前記平行平板電極の間隙に引きつめて、前記平行平板電極の間隙に電位差を印加し、これによって、前記電位差を前記平行平板電極の間隙の大きさで割った値に相当する電界が、前記平行平板電極の間隙に引きつめられた前記鱗片状黒鉛粒子の集まりないしは前記塊状黒鉛粒子の集まりに印加される手段であって、
前記鱗片状黒鉛粒子の集まりないしは前記塊状黒鉛粒子の集まりに、前記した電界を印加する手段によって電界を印加して、該電界の印加によって前記鱗片状黒鉛粒子ないしは前記塊状黒鉛粒子を形成する全ての黒鉛結晶の層間結合を同時に破壊し、これによって、前記鱗片状黒鉛粒子の集まりないしは前記鱗状黒鉛粒子の集まりから莫大な数のグラフェンを製造することを特徴とする請求項３に記載したグラフェンの製造。
【請求項５】
請求項１から請求項４のいずれかの請求項に記載した手段によって製造したグラフェンの集まりについて、磁性を有する金属が析出する原料を液体に分散して分散液を作成し、該分散液に前記グラフェンの集まりを混合して懸濁液を作成し、該懸濁液を昇温して前記液体を気化させて前記グラフェンの表面に前記磁性を有する金属が析出する原料を吸着させ、これによって、前記グラフェンの表面に前記磁性を有する金属が析出する原料が吸着したグラフェンからなるグラフェンの集まりを製造することを特徴とするグラフェンの製造。
【請求項６】
請求項５におけるグラフェンの表面に吸着させる物質は、磁性を有する金属が析出する原料と磁性を有しない金属が析出する原料とからなる複数種類の原料であって、該複数種類の原料を液体に分散して分散液を作成し、該分散液に請求項１から請求項４のいずれかの請求項に記載した手段によって製造したグラフェンの集まりを混合して懸濁液を作成し、該懸濁液を昇温して前記液体を気化させて前記グラフェンの表面に前記複数種類の原料を吸着させ、これによって、前記グラフェンの表面に前記複数種類の原料が吸着したグラフェンからなるグラフェンの集まりを製造することを特徴とするグラフェンの製造。
【請求項７】
グラフェンを接合してグラフェン接合体を製造するグラフェン接合体の製造について、
請求項５に記載した手段で製造したグラフェンの集まりを熱処理して該グラフェンに吸着した磁性を有する金属が析出する原料を熱分解させ、これによって、磁性を有する金属微粒子が前記グラフェンの表面に担持し、該磁性を有する金属微粒子同士が金属結合することによって前記グラフェンが接合し、これによって、グラフェン接合体を製造することを特徴とするグラフェン接合体の製造、
ないしは、
請求項６に記載した手段で製造したグラフェンの集まりを熱処理して該グラフェンに吸着した複数種類の金属が析出する原料を熱分解させ、これによって、磁性を有する複合金属微粒子が前記グラフェンの表面に担持し、該磁性を有する複合金属微粒子同士が金属結合することによって前記グラフェンが接合し、これによって、グラフェン接合体を製造することを特徴とするグラフェン接合体の製造。
【請求項８】
請求項７におけるグラフェンの表面に担持する磁性を有する複合金属微粒子は、熱伝導性および電気導電性に優れる磁性を有する複合金属微粒子であって、該複合金属微粒子同士が金属結合することによって前記グラフェンが接合し、これによって、熱伝導性および電気導電性に優れるグラフェン接合体を製することを特徴とする請求項７に記載したグラフェン接合体の製造。
【請求項９】
請求項７ないしは請求項８のいずれかの請求項に記載した手段で製造したグラフェン接合体について、該グラフェン接合体の表面に担持された磁性を有する金属微粒子ないしは磁性を有する複合金属微粒子の表層に、新たに電気絶縁性で熱伝導性である物質を析出させて新たな複合微粒子を形成し、これによって、前記新たな複合微粒子が表面に担持するグラフェン接合体を製造することを特徴とするグラフェン接合体の製造。
【請求項１０】
請求項７に記載した手段で製造したグラフェン接合体について、該グラフェン接合体の表面に担持された磁性を有する金属微粒子ないしは磁性を有する複合金属微粒子の表層に、新たに触媒作用を有する金属を析出させて新たな複合金属微粒子を形成し、ないしは、新たに触媒作用を有する複数の金属を同時に析出させて新たな複合金属微粒子を形成し、これによって、前記新たな複合金属微粒子が表面に担持するグラフェン接合体を製造することを特徴とするグラフェン接合体の製造。
【請求項１１】
請求項１０に記載した手段で製造したグラフェン接合体は、表面に担持される複合金属微粒子が、表層の一部ないしは全てが触媒作用を有する金属ないしは合金で構成される複合金属微粒子であって、該複合金属微粒子が表面に担持するグラフェン接合体を製造することを特徴とする請求項１０に記載したグラフェン接合体の製造。
【請求項１２】
請求項７に記載した手段で製造したグラフェン接合体について、該グラフェン接合体の集まりを水素ガスが含まれる還元性雰囲気で還元焼成し、これによって、前記グラフェン接合体が接合して新たなグラフェン接合体を製造することを特徴とするグラフェン接合体の製造。
【請求項１３】
請求項７に記載したグラフェンの表面に担持する磁性を有する金属微粒子は、該金属微粒子を構成する金属元素に該当する金属イオンが有機金属化合物を形成し、ないしは、グラフェンの表面に担持する磁性を有する複合金属微粒子は、該複合金属微粒子を構成する複数の金属元素に該当する複数の金属イオンが複数種類の有機金属化合物を形成し、前記有機金属化合物ないしは前記複数種類の有機金属化合物をグラフェンの表面に吸着させ、該有機金属化合物ないしは該複数種類の有機金属化合物を熱分解させることによって、前記グラフェンの表面に前記磁性を有する金属微粒子ないしは前記磁性を有する複合金属微粒子が担持し、該金属微粒子同士ないしは該複合金属微粒子同士が金属結合することによって前記グラフェンが接合し、これによって、グラフェン接合体を製造することを特徴とする請求項７に記載したグラフェン接合体の製造。
【請求項１４】
請求項１３に記載した複数種類の有機金属化合物は、有機金属化合物の重量比率が同一の重量比率でない比率からなる複数種類の有機金属化合物であって、該複数種類の有機金属化合物をグラフェンに吸着させ、該複数種類の有機金属化合物を熱分解させることによって、前記グラフェンの表面に磁性を有する複合金属微粒子が担持し、該複合金属微粒子同士が金属結合することによって前記グラフェンが接合し、これによって、グラフェン接合体を製造することを特徴とする請求項１３に記載したグラフェン接合体の製造。
【請求項１５】
請求項１３および請求項１４のいずれの請求項に記載した有機金属化合物は、金属イオンと結合するイオンが前記金属イオンとの間で共有結合によって結合するカルボン酸金属化合物であって、該カルボン酸金属化合物をグラフェンに吸着させ、該カルボン酸金属化合物を熱分解させることによって、前記グラフェンの表面に磁性を有する金属微粒子ないしは磁性を有する複合金属微粒子が担持し、該金属微粒子同士ないしは該複合金属微粒子同士が金属結合することによって前記グラフェンが接合し、これによって、グラフェン接合体を製造することを特徴とする請求項１３および請求項１４のいずれの請求項に記載したグラフェン接合体の製造。
【請求項１６】
請求項１５に記載したカルボン酸金属化合物は、飽和モノカルボン酸と金属とからなるカルボン酸金属化合物であって、該カルボン酸金属化合物をグラフェンに吸着させ、該カルボン酸金属化合物を熱分解させることによって、前記グラフェンの表面に磁性を有する金属微粒子ないしは複合金属微粒子が担持し、該金属微粒子同士ないしは該複合金属微粒子同士が金属結合することによって前記グラフェンが接合し、これによって、グラフェン接合体を製造することを特徴とする請求項１５に記載したグラフェン接合体の製造。
【請求項１７】
請求項１６に記載したカルボン酸金属化合物は、分岐鎖構造を有する飽和モノカルボン酸と金属とからなるカルボン酸金属化合物であって、該カルボン酸金属化合物をグラフェンに吸着させ、該カルボン酸金属化合物を熱分解させることによって、前記グラフェンの表面に磁性を有する金属微粒子ないしは磁性を有する複合金属微粒子が担持し、該金属微粒子同士ないしは該複合金属微粒子同士が金属結合することによって前記グラフェンが接合し、これによって、グラフェン接合体製造することを特徴とする請求項１６に記載したグラフェン接合体の製造。
【請求項１８】
グラフェンを接合してグラフェン接合体を製造する製造方法は、
請求項１から請求項４のいずれかの請求項に記載した手段でグラフェンを製造する第一の製造工程と、請求項１３に記載した有機金属化合物ないしは複数種類の有機金属化合物を有機溶剤に分散させて分散液を製造する第二の製造工程と、前記分散液に前記グラフェンの集まりを混合して懸濁液を作成する第三の製造工程と、前記懸濁液における前記有機溶剤を気化させて該懸濁液を濃縮する第四の製造工程と、前記濃縮された懸濁液を大気雰囲気で熱処理する第五の製造工程とからなる５つの製造工程による製造方法によってグラフェン接合体を製造する製造方法であることを特徴とするグラフェン接合体の製造方法。
【請求項１９】
請求項１８に記載した５つの製造工程で製造したグラフェン接合体の集まりを、水素ガスを含む還元性雰囲気で還元焼成する還元焼成工程を追加して６つの製造工程からなる製造方法でグラフェン接合体を製造する製造方法であって、前記グラフェン接合体の集まりを還元焼成することによって該グラフェン接合体の集まりを接合し、これによって、新たなグラフェン接合体を製造することを特徴とするグラフェン接合体の製造方法。
【請求項２０】
請求項１８に記載した５つの製造工程で製造したグラフェン接合体について、該グラフェン接合体の表面に担持された磁性を有する金属微粒子ないしは磁性を有する複合金属微粒子の表層に、新たに金属を析出させて新たな複合金属微粒子を作成する製造工程を追加し、ないしは、新たに金属酸化物を析出させて新たな複合微粒子を作成する製造工程を追加し、これによって、６つの製造工程からなる製造方法でグラフェン接合体を製造する製造方法であって、該６つの製造工程からなる製造方法によって、前記新たな複合金属微粒子ないしは前記新たな複合微粒子が表面に担持するグラフェン接合体を製造することを特徴とするグラフェン接合体の製造方法。
【請求項２１】
グラフェンを用いることで新たな性質が付与される工業製品の製造について、
請求項５ないしは請求項６のいずれかの請求項に記載した手段で製造したグラフェンの集まりを工業製品に吸着させ、該工業製品を熱処理することによって前記グラフェンが接合してグラフェン接合体が生成され、該生成されたグラフェン接合体が前記工業製品に磁気吸着し、ないしは、該生成されたグラフェン接合体が前記工業製品を被覆し、これによって、前記工業製品に磁気吸着したグラフェン接合体が、ないしは、前記工業製品を被覆したグラフェン接合体が、該工業製品に新たな性質を付与する工業製品を製造することを特徴とするグラフェンを用いることで新たな性質が付与される工業製品の製造。
【請求項２２】
請求項２１における工業製品に磁気吸着したグラフェン接合体は、ないしは、工業製品を被覆したグラフェン接合体は、該工業製品に撥水性を付与するグラフェン接合体であって、グラフェン接合体が工業製品に磁気吸着することによって、ないしは、グラフェン接合体が工業製品を被覆することによって、該工業製品に撥水性が付与される工業製品を製造することを特徴とする請求項２１に記載した工業製品に磁気吸着したグラフェン接合体が、ないしは、工業製品を被覆したグラフェン接合体が、該工業製品に新たな性質を付与する工業製品の製造。
【請求項２３】
請求項２２における工業製品は、スクリーン印刷で用いるメタルマスク版であって、グラフェン接合体が前記メタルマスク版に磁気吸着することによって、該メタルマスク版に撥水性が付与されるメタルマスク版を製造することを特徴とする請求項２２に記載したグラフェン接合体が工業製品に磁気吸着することによって、該工業製品に撥水性が付与される工業製品の製造。
【請求項２４】
請求項２２における工業製品は、液体を噴射するノズルであって、グラフェン接合体が前記ノズルを被覆することによって、該ノズルに撥水性が付与されるノズルを製造することを特徴とする請求項２２に記載したグラフェン接合体が工業製品を被覆することによって、該工業製品に撥水性が付与される工業製品の製造。
【請求項２５】
請求項２１における工業製品に磁気吸着したグラフェン接合体は、ないしは、工業製品を被覆したグラフェン接合体は、該工業製品に耐摩耗性を付与するグラフェン接合体であって、グラフェン接合体が工業製品に磁気吸着することによって、ないしは、グラフェン接合体が工業製品を被覆することによって、該工業製品に耐摩耗性が付与される工業製品を製造することを特徴とする請求項２１に記載した工業製品に磁気吸着したグラフェン接合体が、ないしは、工業製品を被覆したグラフェン接合体が、該工業製品に新たな性質を付与する工業製品の製造。
【請求項２６】
請求項２５における工業製品は、光ディスクを製造する際に用いるスタンパーであって、グラフェン接合体が前記スタンパーに磁気吸着することによって、該スタンパーに耐摩耗性が付与されるスタンパーを製造することを特徴とする請求項２５に記載したグラフェン接合体が工業製品に磁気吸着することによって、該工業製品に耐摩耗性が付与される工業製品の製造。
【請求項２７】
請求項２５における工業製品は、電気接点であって、グラフェン接合体が前記電気接点を被覆することによって、該電気接点の接合部に耐摩耗性が付与される電気接点を製造することを特徴とする請求項２５に記載したグラフェン接合体が工業製品を被覆することによって、該工業製品に耐摩耗性が付与される工業製品の製造。
【請求項２８】
請求項２１における工業製品に磁気吸着したグラフェン接合体は、ないしは、工業製品を被覆したグラフェン接合体は、該工業製品に潤滑性を付与するグラフェン接合体であって、グラフェン接合体が工業製品に磁気吸着することによって、ないしは、グラフェン接合体が工業製品を被覆することによって、該工業製品に潤滑性が付与される工業製品を製造することを特徴とする請求項２１に記載した工業製品に磁気吸着したグラフェン接合体が、ないしは、工業製品を被覆したグラフェン接合体が、該工業製品に新たな性質を付与する工業製品の製造。
【請求項２９】
請求項２８における工業製品は、摺動部品ないしは被摺動部品であって、グラフェン接合体が前記摺動部品ないしは前記被摺動部品を被覆することによって、該摺動部品ないしは該被摺動部品の摺動部に潤滑性が付与される摺動部品ないしは被摺動部品を製造することを特徴とする請求項２８に記載したグラフェン接合体が工業製品を被覆することによって、該工業製品に潤滑性が付与される工業製品の製造。
【請求項３０】
請求項２１における工業製品に磁気吸着したグラフェン接合体は、複合金属微粒子が表面に担持されたグラフェン接合体であって、該グラフェン接合体が工業製品に磁気吸着することによって、前記複合金属微粒子の性質が前記工業製品に付与される工業製品を製造することを特徴とする請求項２１に記載したグラフェン接合体が工業製品に磁気吸着することによって、該工業製品に新たな性質が付与される工業製品の製造。
【請求項３１】
請求項３０における工業製品に磁気吸着するグラフェン接合体は、表層が触媒作用を有する金属ないしは合金で構成される複合金属微粒子が表面に担持されたグラフェン接合体であって、請求項３０における工業製品は、微細な線径からなる強磁性の線材を編んで製造されるスクリーンメッシュであって、前記グラフェン接合体が前記スクリーンメッシュに磁気吸着することによって、前記複合金属微粒子の触媒作用が前記スクリーンメッシュに付与されるスクリーンメッシュを製造することを特徴とする請求項３０に記載した複合金属微粒子が表面に担持されたグラフェン接合体が工業製品に磁気吸着することによって、前記複合金属微粒子の性質が前記工業製品に付与される工業製品の製造。
【請求項３２】
請求項３１におけるスクリーンメッシュを用いて、固体高分子形燃料電池におけるアノード触媒ないしはカソード触媒を製造することを特徴とする固体高分子形燃料電池におけるアノード触媒ないしはカソード触媒の製造。
【請求項３３】
請求項３１に記載した手段で製造したスクリーンメッシュに対し、該スクリーンメッシュの表面にプロトンが伝導する高分子電解質材料を吸着させる第一の付加要素と、該スクリーンメッシュに磁気吸着したグラフェン接合体の表面に前記プロトンが伝導する高分子電解質材料を吸着させる第二の付加要素とを兼備させ、該２つの付加要素を兼備した前記スクリーンメッシュを用いて、固体高分子形燃料電池における燃料極ないしは空気極を製造することを特徴とする固体高分子形燃料電池における燃料極ないしは空気極の製造。
【請求項３４】
請求項２１における工業製品を被覆したグラフェン接合体は、複合金属微粒子ないしは複合微粒子が表面に担持されたグラフェン接合体であって、該グラフェン接合体が工業製品を被覆することによって、前記複合金属微粒子ないしは前記複合微粒子の性質が前記工業製品に付与される工業製品を製造することを特徴とする請求項２１に記載したグラフェン接合体が工業製品を被覆することによって、該工業製品に新たな性質が付与される工業製品の製造。
【請求項３５】
請求項３４における工業製品を被覆したグラフェン接合体は、表層が酸化アルミニウムで構成される複合微粒子が表面に担持したグラフェン接合体であって、該グラフェン接合体が工業製品を被覆することによって、該工業製品に耐摩耗性と潤滑性とが同時に付与される工業製品を製造することを特徴とする請求項３４に記載したグラフェン接合体が工業製品を被覆することによって、該工業製品に前記グラフェン接合体の表面に担持された複合微粒子の性質が付与される工業製品の製造。
【請求項３６】
請求項３５における工業製品は、摺動部品ないしは被摺動部品であって、グラフェン接合体が前記摺動部品ないしは前記被摺動部品を被覆することによって、該摺動部品ないしは該被摺動部品の摺動部に耐摩耗性と潤滑性とが同時に付与される摺動部品ないしは被摺動部品を製造することを特徴とする請求項３５に記載したグラフェン接合体が工業製品を被覆することによって、該工業製品に耐摩耗性と潤滑性とが同時に付与される工業製品の製造。
【請求項３７】
請求項３５における工業製品は、印字ヘッドとして使用されるサーマルヘッド、ないしは、磁気記録または記録再生を行う磁気ヘッドであって、グラフェン接合体が前記サーマルヘッドないしは前記磁気ヘッドを被覆することによって、該サーマルヘッドないしは該磁気ヘッドの摺動部に耐摩耗性と潤滑性とが同時に付与されるサーマルヘッドないしは磁気ヘッドを製造することを特徴とする請求項３５に記載したグラフェン接合体が工業製品を被覆することによって、該工業製品に耐摩耗性と潤滑性とが同時に付与される工業製品の製造。
【請求項３８】
請求項３４における工業製品を被覆したグラフェン接合体は、表層が白金で構成される複合金属微粒子が表面に担持したグラフェン接合体であって、該グラフェン接合体が工業製品を被覆することによって、該工業製品に耐摩耗性と潤滑性と耐食性とが同時に付与される工業製品を製造することを特徴とする請求項３４に記載したグラフェン接合体が工業製品を被覆することによって、該工業製品に前記グラフェン接合体の表面に担持された複合金属微粒子の性質が付与される工業製品の製造。
【請求項３９】
請求項３８における工業製品は、電気接点であって、グラフェン接合体が前記電気接点を被覆することによって、該電気接点の接合部に耐摩耗性と潤滑性と耐食性とが同時に付与される電気接点を製造することを特徴とする請求項３８に記載したグラフェン接合体が工業製品を被覆することによって、該工業製品に耐摩耗性と潤滑性と耐食性とが同時に付与される工業製品の製造。
【請求項４０】
グラフェン接合体を用いることで新たな機能が付与される工業製品の製造について、
請求項７から請求項９のいずれかの請求項に記載した手段で製造したグラフェン接合体を工業製品に圧着させ、該圧着されたグラフェン接合体が前記工業製品に新たな機能を付与する工業製品を製造することを特徴とするグラフェン接合体を用いることで新たな機能が付与される工業製品の製造。
【請求項４１】
請求項４０に記載した圧着されたグラフェン接合体が工業製品に新たな機能を付与する工業製品の製造は、工業製品ないしは工業製品の表装容器の製造に関わり、
請求項７に記載した手段で製造したグラフェン接合体を、工業製品の表面に圧着させ、ないしは、工業製品の表装容器の表面に圧着させ、これによって、前記圧着されたグラフェン接合体が、前記工業製品の表面ないしは前記工業製品の表装容器の表面に、微細な磁気マーカーの機能を付与する工業製品ないしは工業製品の表層容器を製造することを特徴とする工業製品ないしは工業製品の表層容器の製造。
【請求項４２】
請求項４０における圧着されたグラフェン接合体が工業製品に新たな機能を付与する工業製品の製造は、プリント配線板と基板とからなるプリント基板の製造、ないしは、プリント配線板とフレキシブル基板とからなるフレキシブルプリント基板の製造に関わり、
請求項９に記載した手段で製造したグラフェン接合体を、前記プリント配線板と前記基板との間に圧着させ、ないしは、前記プリント配線板と前記フレキシブル基板との間に圧着させ、これによって、前記プリント配線板の熱が、前記圧着されたグラフェン接合体を介して、前記基板ないしは前記フレキシブル基板に伝達する熱伝達経路を有する前記プリント基板ないしは前記フレキシブルプリント基板を製造することを特徴とするプリント基板ないしはフレキシブルプリント基板の製造。
【請求項４３】
請求項４０における圧着されたグラフェン接合体が工業製品に新たな機能を付与する工業製品の製造は、プリント配線板とメタル基板とからなる回路基板の製造、ないしは、プリント配線板とセラミック基板とからなる回路基板の製造に関わり、
請求項９に記載した手段で製造したグラフェン接合体を、前記プリント配線板と前記メタル基板との間に圧着させ、ないしは、前記プリント配線板と前記セラミック基板との間に圧着させ、これによって、前記プリント配線板の熱が、前記圧着されたグラフェン接合体を介して、前記メタル基板ないしは前記セラミック基板に伝達する熱伝達経路を有する回路基板を製造することを特徴とするプリント配線板とメタル基板とからなる回路基板、ないしは、プリント配線板とセラミック基板とからなる回路基板の製造。
【請求項４４】
請求項４０における圧着されたグラフェン接合体が工業製品に新たな機能を付与する工業製品の製造は、複数の表面実装型ＬＥＤ素子がヒートシンク上に設けられた配線電極にアレイ状に接続された表面実装型ＬＥＤ素子の第一の実装回路の製造に関わり、
請求項８に記載した手段で製造したグラフェン接合体を、前記表面実装型ＬＥＤ素子のアノード電極と前記配線電極との間に第一のグラフェン接合体として圧着させ、前記表面実装型ＬＥＤ素子のカソード電極と前記配線電極との間に第二のグラフェン接合体として圧着させ、これらによって、前記表面実装型ＬＥＤ素子の発熱源であるＬＥＤチップの熱がパッケージ基板に伝わる第一の熱伝達経路と、前記パッケージ基板に伝わった熱が前記アノード電極と前記カソード電極とに伝達する第二の熱伝達経路と、前記アノード電極に伝わった熱が前記第一のグラフェン接合体を介して前記配線電極に伝達する第三の熱伝達経路、ないしは、前記カソード電極に伝わった熱が前記第二のグラフェン接合体を介して前記配線電極に伝達する第三の熱伝達経路と、前記配線電極に伝わった熱が前記ヒートシンクに伝達する第四の熱伝達経路とからなる四つの熱伝達経路を有する前記表面実装型ＬＥＤ素子の第一の実装回路を製造することを特徴とする表面実装型ＬＥＤ素子の実装回路の製造。
【請求項４５】
請求項４０における圧着されたグラフェン接合体が工業製品に新たな機能を付与する工業製品の製造は、複数の表面実装型ＬＥＤ素子がヒートシンク上に設けられた配線電極にアレイ状に接続された表面実装型ＬＥＤ素子の第二の実装回路の製造に関わり、
請求項９に記載した手段で製造したグラフェン接合体を前記表面実装型ＬＥＤ素子の発熱源であるＬＥＤチップが実装されるパッケージ基板の表面に第一のグラフェン接合体として圧着させ、請求項８に記載した手段で製造したグラフェン接合体を前記表面実装型ＬＥＤ素子のアノード電極と配線電極との間に第二のグラフェン接合体として圧着させ、請求項８に記載した手段で製造したグラフェン接合体を前記表面実装型ＬＥＤ素子のカソード電極と配線電極との間に第三のグラフェン接合体として圧着させ、これらによって、前記ＬＥＤチップの熱が前記パッケージ基板に伝達する第一の熱伝達経路と、前記パッケージ基板に伝わった熱が前記第一のグラフェン接合体を介して前記アノード電極と前記カソード電極とに伝達する第二の熱伝達経路と、前記アノード電極に伝わった熱が前記第二のグラフェン接合体を介して前記配線電極に伝達する第三の熱伝達経路、ないしは、前記カソード電極に伝わった熱が前記第三のグラフェン接合体を介して前記配線電極に伝達する第三の熱伝達経路と、前記配線電極に伝わった熱が前記ヒートシンクに伝達する第四の熱伝達経路とからなる四つの熱伝達経路を有する前記表面実装型ＬＥＤ素子の第二の実装回路を製造することを特徴とする表面実装型ＬＥＤ素子の実装回路の製造。
【請求項４６】
請求項４０における圧着されたグラフェン接合体が工業製品に新たな機能を付与する工業製品の製造は、複数の表面実装型ＬＥＤ素子がヒートシンク上に設けられた配線電極にアレイ状に接続された表面実装型ＬＥＤ素子の第三の実装回路の製造に関わり、
請求項９に記載した手段で製造したグラフェン接合体を第一のグラフェン接合体として前記表面実装型ＬＥＤ素子の発熱源であるＬＥＤチップが実装されるパッケージ基板の表面に圧着させ、請求項８に記載した手段で製造したグラフェン接合体を第二のグラフェン接合体として前記表面実装型ＬＥＤ素子のアノード電極およびカソード電極の各電極の下面に圧着させるとともに、該第二のグラフェン接合体のそれぞれの端部を配線電極の表面に圧着させ、請求項８に記載した手段で製造したグラフェン接合体を第三のグラフェン接合体として配線電極とヒートシンクとの間に圧着させ、これらによって、前記ＬＥＤチップの熱が前記パッケージ基板に伝達する第一の熱伝達経路と、前記パッケージ基板に伝わった熱が前記第一のグラフェン接合体を介して前記アノード電極と前記カソード電極とに伝達する第二の熱伝達経路と、前記アノード電極と前記カソード電極とに伝わった熱が前記第二のグラフェン接合体を介して前記配線電極に伝達する第三の熱伝達経路と、前記配線電極に伝わった熱が前記第三のグラフェン接合体を介して前記ヒートシンクに伝達する第四の熱伝達経路とからなる四つの熱伝達経路を有する前記表面実装型ＬＥＤ素子の第三の実装回路を製造することを特徴とする表面実装型ＬＥＤ素子の実装回路の製造。
【請求項４７】
請求項４０における圧着されたグラフェン接合体が工業製品に新たな機能を付与する工業製品の製造は、ワイドギャップ半導体からなるＩＣチップないしはＩＧＢＴチップないしはパワーＭＯＳＦＥＴの３種類の電子デバイスのうちのいずれかの電子デバイスが実装された回路基板とヒートシンクとからなる第一の電子回路の製造に関わり、
請求項９に記載した手段で製造したグラフェン接合体を、前記回路基板と前記ヒートシンクとの間に圧着させ、これによって、前記回路基板の熱が、前記圧着されたグラフェン接合体を介して、前記ヒートシンクに伝達する熱伝達経路を有する第一の電子回路を製造することを特徴とする前記した３種類の電子デバイスのうちのいずれかの電子デバイスが実装された回路基板とヒートシンクとからなる電子回路の製造。
【請求項４８】
請求項４０における圧着されたグラフェン接合体が工業製品に新たな機能を付与する工業製品の製造は、ワイドギャップ半導体からなるＩＣチップないしはＩＧＢＴチップないしはパワーＭＯＳＦＥＴの３種類の電子デバイスのうちのいずれかの電子デバイスが実装された回路基板とヒートシンクとからなる第二の電子回路の製造に関わり、
請求項９に記載した手段で製造したグラフェン接合体を、第一のグラフェン接合体として、前記した３種類の電子デバイスのうちのいずれかの電子デバイスが実装された部位に該当する回路基板の下面に圧着させ、第二のグラフェン接合体として、前記第一のグラフェン接合体と前記ヒートシンクとの間に圧着させ、これらによって、前記した回路基板に実装された３種類の電子デバイスのうちのいずれかの電子デバイスが発する熱が前記第一のグラフェン接合体に伝達する第一の熱伝達経路と、前記第一のグラフェン接合体に伝わった熱が前記第二のグラフェン接合体に伝達する第二の熱伝達経路と、前記第二のグラフェン接合体に伝わった熱が前記ヒートシンクに伝達する第三の熱伝達経路とからなる３つの熱伝達経路を有する第二の電子回路を製造することを特徴とする前記した３種類の電子デバイスのうちのいずれかの電子デバイスが実装された回路基板とヒートシンクとからなる電子回路の製造。
【請求項４９】
グラフェン接合体を用いた新たな工業製品の製造は、グラフェン接合体からなる第一の成形物を製造することに関わり、該第一の成形物の製造は、
請求項７から請求項９のいずれかの請求項に記載した手段で製造したグラフェン接合体の集まりを第一の原料とし、前記グラフェン接合体の表面に磁性を有する金属微粒子ないしは磁性を有する複合金属微粒子が担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の製造工程と、前記懸濁液を型に充填する第二の製造工程と、前記の型に充填した懸濁液を水素ガスが含まれる還元性雰囲気で熱処理して前記溶剤と前記第二の原料とを気化させる第三の製造工程とからなる３つの製造工程による製造方法によって、グラフェン接合体からなる第一の成形物を製造することを特徴とする第一の成形物の製造。
【請求項５０】
グラフェン接合体を用いた新たな工業製品の製造は、グラフェン接合体からなる第二の成形物を製造することに関わり、該第二の成形物の製造は、
請求項７から請求項９のいずれかの請求項に記載した手段で製造したグラフェン接合体の集まりを第一の原料とし、前記グラフェン接合体の表面に磁性を有する金属微粒子ないしは磁性を有する複合金属微粒子が担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の製造工程と、前記懸濁液を押出し成形機に充填する第二の製造工程と、前記の押出し成形機に充填された懸濁液を前記の押出し成形機内で混練処理と熱処理とを同時に施して前記溶剤と前記有機物とを気化させる第三の製造工程と、前記の押出し成形機に残った残渣物を押出す第四の製造工程とからなる４つの製造工程による製造方法によって、グラフェン接合体からなる第二の成形物を製造することを特徴とする第二の成形物の製造。
【請求項５１】
請求項５０に記載した押出成形機に残った残渣物を押し出す第四の製造工程は、スリーブ、チューブ、ないしはシートのうちのいずれかの形状で前記残渣物を押し出す製造工程であって、該製造工程によってグラフェン接合体からなるスリーブ、チューブ、パイプ、ホース、ないしはシートのうちのいずれかの成形物を製造することを特徴とする請求項５０に記載したグラフェン接合体からなる第二の成形物の製造。
【請求項５２】
グラフェン接合体を用いた新たな工業製品の製造は、グラフェン接合体からなる第三の成形物を製造することに関わり、該第三の成形物の製造は、
請求項７から請求項９のいずれかの請求項に記載した手段で製造したグラフェン接合体の集まりを第一の原料とし、前記グラフェン接合体の表面に磁性を有する金属微粒子ないしは磁性を有する複合金属微粒子が担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の製造工程と、前記懸濁液を押出し成形機に充填する第二の製造工程と、前記の押出し成形機に充填された懸濁液を前記の押出し成形機内で混練処理と熱処理とを同時に施して前記溶剤と前記有機物とを気化させる第三の製造工程と、前記の押出し成形機に残った残渣物を押出す第四の製造工程と、前記の押出された成形物を二次成形機に充填する第五の製造工程と、前記の二次成形機に充填した充填物に二次成形を施す第六の製造工程とからなる６つの製造工程による製造方法によって、グラフェン接合体からなる第三の成形物を製造することを特徴とする第三の成形物の製造。
【請求項５３】
請求項５２に記載した二次成形は、ブロー成形法、サーモフォーミング成形法、ないしはカレンダー成形法のうちのいずれかの成形法で成形する二次成形であって、該二次成形によってグラフェン接合体からなる第三の成形物を製造することを特徴とする請求項５２に記載したグラフェン接合体からなる第三の成形物の製造。
【請求項５４】
グラフェン接合体を用いた新たな工業製品の製造は、グラフェン接合体を成分とする塗料の製造に関わり、該塗料の製造は、
請求項７から請求項９のいずれかの請求項に記載した手段で製造したグラフェン接合体の集まりを第一の原料とし、前記グラフェン接合体の表面に磁性を有する金属微粒子ないしは磁性を有する複合金属微粒子が担持する温度より低い温度で熱分解が完了する第一の性質と、前記熱分解によって全ての物質が気化して残渣物を残さない第二の性質とを兼備する有機物を第二の原料とし、前記有機物を溶剤で溶解した希釈溶解溶液に前記グラフェン接合体の集まりを混合して懸濁液を作成し、該懸濁液をグラフェン接合体を成分とする塗料とする塗料を製造することを特徴とする塗料の製造。
【請求項５５】
グラフェン接合体を用いた新たな工業製品の製造は、容器ないしは成形物の表面にグラフェン接合体からなる被膜を形成することに関わり、該容器ないしは該成形物の表面への被膜の形成は、
請求項５４に記載した手段で製造した塗料を容器ないしは成形物の表面に塗布して塗膜を形成する第一の製造工程と、前記塗膜が形成された前記容器ないしは前記成形物を水素ガスが含まれる還元性雰囲気で熱処理して前記塗料を構成する溶剤と有機物とを気化させる第二の製造工程とからなる２つの製造工程による製造方法によって、前記容器ないしは前記成形物の表面にグラフェン接合体からなる被膜を形成することを特徴とする容器ないしは成形物の表面への被膜の形成。
【請求項５６】
請求項５５に記載した容器ないしは成形物は、金属ないしは合金からなる容器ないしは成形物であって、該金属ないしは合金からなる容器の表面に、ないしは、該金属ないしは合金からなる成形物の表面に、グラフェン接合体からなる被膜を形成することを特徴とする請求項５５に記載した容器ないしは成形物の表面へのグラフェン接合体からなる被膜の形成。
【請求項５７】
請求項５５に記載した成形物は希土類磁石であって、該希土類磁石の表面にグラフェン接合体からなる被膜を形成することを特徴とする請求項５５に記載した容器ないしは成形物の表面へのグラフェン接合体からなる被膜の形成。
【請求項５８】
グラフェン接合体を用いた新たな工業製品の製造は、グラフェン接合体と熱可塑性樹脂とからなる複合材料のペレットを製造することに関わり、該複合材料のペレットの製造は、
請求項７から請求項９のいずれかの請求項に記載した手段で製造する第一の特徴と、複数種類の形状から構成される第二の特徴とを兼備するグラフェン接合体の集まりを第一の原料とし、熱可塑性樹脂が溶剤に溶解ないしは分散された希釈液を第二の原料とし、前記希釈液に前記グラフェン接合体の集まりを混合して懸濁液を作成する第一の製造工程と、前記懸濁液を押出し成形機に充填する第二の製造工程と、前記の押出し成形機に充填された懸濁液を前記の押出し成形機内で混練処理と熱処理とを同時に行なって前記溶剤の気化と前記熱可塑性樹脂の熱融解とを行う第三の製造工程と、前記の押出し成形機に残った残渣物を紐状に押出す第四の製造工程と、前記の紐状に押し出された成形物を一定の長さに切断する第五の製造工程とからなる５つの製造工程による製造方法によって、グラフェン接合体と熱可塑性樹脂とからなる複合材料のペレットを製造することを特徴とする複合材料のペレットの製造。
【請求項５９】
請求項５８に記載した製造方法で製造した複合材料のペレットを用いて、射出成形法、スリーブ成形法、チューブ成形法、ブロー成形法、シート成形法、ないしはサーモフォーミング成形法のうちのいずれかの成形法で成形物を成形することを特徴とするグラフェン接合体と熱可塑性樹脂とからなる複合材料で成形物を製造する成形物の製造。
【請求項６０】
グラフェン接合体を用いた新たな工業製品の製造は、グラフェン接合体と熱硬化性樹脂とからなる複合材料で成形物を製造することに関わり、該複合材料による成形物の製造は、
請求項７から請求項９のいずれかの請求項に記載した手段で製造する第一の特徴と、複数種類の形状から構成される第二の特徴とを兼備するグラフェン接合体の集まりを第一の原料とし、熱硬化性樹脂が溶剤に溶解ないしは分散された希釈液を第二の原料とし、前記希釈液に前記グラフェン接合体の集まりを混合して懸濁液を作成する第一の製造工程と、前記懸濁液を押出し成形機に充填する第二の製造工程と、前記の押出し成形機に充填された懸濁液を前記の押出し成形機内で混練処理と熱処理とを同時に行なって前記溶剤を気化して該懸濁液を濃縮する第三の製造工程と、前記の濃縮された懸濁液を前記押出し成形機より押出す第四の製造工程と、前記の押し出された成形物を二次成形機に供給する第五の製造工程と、前記の二次成形機に供給された供給物を加熱して前記熱硬化性樹脂を熱融解させて二次成形を施す第六の製造工程とからなる６つの製造工程による製造方法によって、グラフェン接合体と熱硬化性樹脂とからなる複合材料で成形物を製造することを特徴とする成形物の製造。
【請求項６１】
請求項６０に記載した二次成形は、スリーブ成形法、チューブ成形法、ブロー成形法、カレンダー成形法、ないしはサーモフォーミング成形法のうちのいずれかの成形法で成形する二次成形であって、該二次成形によってグラフェン接合体と熱硬化性樹脂とからなる複合材料で成形物を製造することを特徴とする請求項６０に記載したグラフェン接合体と熱硬化性樹脂とからなる複合材料で成形物を製造する成形物の製造。
【発明の詳細な説明】
【技術分野】
【０００１】  本発明は、炭素原子が六角形からなる網目構造を二次元的に形成する炭素原子の集まりであるグラフェンの製造と製造方法、該グラフェンを接合して該グラフェンの面積ないしは厚みを拡大したグラフェン接合体の製造と製造方法、及び前記グラフェンないしは前記グラフェン接合体を用いた工業製品の製造と製造方法に関するものである。
【背景技術】
【０００２】  ２００４年に英国マンチェスター大学の物理学者が、スコッチテープ（登録商標）を使用して、グラファイトから１枚の結晶子、すなわち、炭素原子が六角形からなる網目構造を形成する基底面を引きはがし、炭素原子の大きさが厚みとなる平面状の物質を取り出すことに初めて成功した。この新たな物質をグラフェンと呼んだ。この内容は、非特許文献１および非特許文献２に記載されている。なお、この研究成果に対して、２０１０年のノーベル物理学書が授与されている。【０００３】  グラフェンは、炭素原子が二次元的に六角形の網目を構成する炭素原子の集まりからなる。このため、厚みが炭素原子の大きさに相当する極めて薄い物質で、かつ、質量をほとんど持たない全く新しい炭素材料である。従って、従来の物質が持つ物性とは大きく異なる物性を持ち、新しい量子物質、新しい電子デバイス材料、新しい熱伝導材料、新しい導電材料といった幅広い用途に応用できる材料として注目されている。なお、グラフェンが二次元的な層状の物質であるため、グラフェンをグラフェンシートと呼ぶことがあるが、紛らわしいので、以下では統一してグラフェンと呼ぶ。
例えば、電子移動度が室温で１５０００ｃｍ２Ｖ−１Ｓ−１という高い値をもつことが挙げられる。この値は、シリコーンの移動度である１４００ｃｍ２Ｖ−１Ｓ−１より一桁高い値を持つ。この性質を利用して、高速トランジスタに応用する試みがなされている。例えば、特許文献１には、一層以上のグラフェンからなる炭素原子の膜をキャリアが走行する能動領域とすると共に、この能動領域を構成する炭素原子の膜について、キャリアの走行方向に垂直な方向の幅が場所によって変化する構成としたトランジスタを実現させる試みが開示されている。
また、熱伝導率は、銀の熱伝導率の４．５倍に近い数値を持つ。このため、優れた熱伝導材として応用することが検討されている。たとえば、特許文献２では、熱可塑性樹脂あるいは熱可塑性エラストマーをマトリクス材料とし、これにグラフェンを複合化させて熱拡散シートを実現させる試みが開示されている。
さらに、グラフェンの端末に用途に応じた活性物質を吸着させ、これによって黒鉛結晶にはない新たな性質を持つ黒鉛化合物を生成させる様々な試みがなされている。例えば、特許文献３は、リチウムイオン二次電池への応用事例であり、ヘキサベンゾコロネン誘導体を基本骨格とするグラフェン化合物を負極活物質として用いる事例である。
【先行技術文献１】
【非特許文献】
【０００４】
【非特許文献１】Ｎｏｖｏｓｅｌｏｖ，Ｋ．Ｓ．ｅｔ  ａｌ．Ｅｌｅｃｔｒｉｃ  ｆｉｅｌｄ  ｅｆｆｅｃｔ  ｉｎ  ａｔｏｍｉｃａｌｌｙ  ｔｈｉｎ  ｃａｒｂｏｎ  ｆｉｌｍｓ．Ｓｃｉｅｎｃｅ  ３０６，６６６−６６９（２００４）．
【非特許文献２】Ｎｏｖｏｓｅｌｏｖ，Ｋ．Ｓ．ｅｔ  ａｌ．Ｔｗｏ−ｄｉｍｅｎｓｉｏｎａｌ  ａｔｏｍｉｃ  ｃｒｙｓｔａｌｓ．Ｐｒｏｃ．Ｎａｔｌ  Ａｃａｄ，Ｓｃｉ．ＵＳＡ  １０２，１０４５１−１０４５３（２００５）．
【特許文献】
【０００５】
【特許文献１】特許公開２００９−１８２１７３号公報
【特許文献２】特許公開２００９−１９４３０８号公報
【特許文献３】特許公開２００９−１５１９５６号公報
【発明の概要】
【発明が解決しようとする課題】
【０００６】  グラフェンはこれ迄にない極めて薄いごく微小な物質であるため、従来の物質とは大きくかけ離れた物性を持つ。このため、グラフェンの特徴を活かした様々な用途開拓が行われている。しかしながら、グラフェンが優れた物性を有するにもかかわらず、今までに提案されてきたグラフェンの製造方法は、いずれも工業的手法に則る安価な方法ではない。
例えば、非特許文献１および２には、前記したようにグラファイトからグラフェンを人の手によって物理的に引きはがす方法が記載されている。この方法では、大量のグラフェンを短時間に引き剥がすことは困難である。また、剥がされたものが単一層、つまり、グラフェンになるとは限らない。この手法は、グラフェンを工業的に製造する手法ではない。また、非特許文献３には、化学的に酸化処理したグラファイトからグラフェンを引き剥がす方法が記載されている。この方法は、酸化処理後のグラファイトからグラフェンを引き剥がすため、非特許文献１および２に記載された物理的に引き剥がす方法と同様に、大量のグラフェンを短時間に引き剥がすことは困難である。また、引き裂かれたものがグラフェンになるとは限らない。この方法もグラフェンを工業的に製造する手法ではない。
前記したグラファイトから物理的にグラフェンを引き剥がす方法とは異なるグラフェンの製造方法として、非特許文献４に、炭化ケイ素ＳｉＣの単結晶を熱分解することでグラフェンを製造する方法が記載されている。つまり、炭化ケイ素を不活性雰囲気または還元性雰囲気で加熱し、これによって表面を熱分解させる。この際、昇華温度が相対的に低いケイ素Ｓｉが優先的に昇華され、残存した炭素によってグラフェンが生成される。しかしながら、炭化ケイ素ＳｉＣの単結晶の熱分解法では、原材料として用いる炭化ケイ素ＳｉＣの単結晶が非常に高価な材料である。さらに、１６００℃の高温で、かつ、真空度が高い雰囲気で熱処理しないとケイ素Ｓｉが完全に昇華されず、ケイ素Ｓｉが僅かでも残存した場合は、熱分解後の残渣物としてグラフェンが生成されない。このため、ＳｉＣ単結晶の生成とＳｉＣ単結晶の熱分解処理に係わる製造コストは非常に高価になる。
前記した非特許文献１から４の問題点を考慮して、新しい製造方法による試みがなされている。例えば、特許文献４では、単結晶のグラファイト化金属触媒をシート状に形成する工程と、前記グラファイト化金属触媒に炭素系物質を接触させる工程と、前記炭素系物質と接触させた前記グラファイト化金属触媒を不活性雰囲気または還元性雰囲気下で熱処理する工程とによって、グラフェンを製造する方法が記載されている。しかしながら、特許文献４に記載されたグラフェンの製造方法は、安価な製造方法とは言えず、かつ、量産性に優れた製造方法ではない。第一に、単結晶のグラファイト化金属触媒を製造する製造コストは、炭化ケイ素ＳｉＣの単結晶よりさらに高い。第二に、単結晶のグラファイト化金属触媒を炭素系物質に接触させる方法は、量産性に劣る。第三に、水素ガスを含む窒素ガスがリッチな雰囲気で、１０００℃を超える高温度で、グラファイト化金属触媒を還元処理する方法は、熱処理費用が高価になる。
また、特許文献５では、グラフェンシートの製造方法と題して、活性炭がＶＩＩＩ族の遷移金属のイオンおよび還元剤を含む水溶液に分散して還元処理し、遷移金属からなる粒子を形成し、この粒子表面にグラフェンを形成する新たな試みがなされている。しかし、活性炭を原料としてグラフェンを製造するため、製造されたグラフェンは、黒鉛の結晶化が１００％進んだ黒鉛単結晶からなるグラフェンを製造することは難しい。さらに、遷移金属の表面にグラフェンを形成する限定された製造方法であるため、グラフェンを用いる用途が限定される。また、大量のグラフェンを安価に製造することは困難である。
なお、グラフェンを接合して、グラフェンの面積ないしは厚みを拡大した物質を製造する試みは、現在までに特許文献および非特許文献に開示されていない。この理由は、非特許文献１から３に記載された製造方法で得られるグラフェンが極めて微細な物質であるため、グラフェンを接合することは困難であると考えられてきたことによる。このため、より大きい面積を有するグラフェンを製造するには、例えば、非特許文献４に記載されているように、単結晶材料である炭化ケイ素ＳｉＣを結晶成長させ、結晶成長させた炭化ケイ素からグラフェンを製造する方法が考えられてきた。従って、グラフェンを接合させる考えとこれを実施する試みは現在までになく、前記したグラフェンを接合したグラフェン接合体という言葉も、今までに使用されたことはない。本発明におけるグラフェン接合体とは、グラフェンを接合して、グラフェンの面積ないしは厚みを拡大させた物質を意味する。【０００７】  ここで、本発明における課題を整理する。本発明における課題は、次の３つの事項に集約される。第一の課題は、安価な製造方法で大量のグラフェンを製造することである。第二の課題は、安価な製造方法でグラフェンを接合してグラフェン接合体を製造することである。さらに、このグラフェン接合体を製造する方法は、製造するグラフェン接合体の面積や厚みが自在に変えられることである。第三の課題は、グラフェンないしはグラフェン接合体の特長を活かした工業製品を安価な製造方法で製造することである。本発明は、これら３つの課題を順番に解決するものである。すなわち、第一の課題を解決した上で第二の課題を解決し、第一の課題と第二の課題とを解決した上で第三の課題を解決する。つまり、第一に、安価な製造方法で大量のグラフェンを製造し、これによって、安価なグラフェンを実現する。次に、この安価なグラフェンを原料として用いて、安価な製造方法でグラフェン接合体を製造し、安価なグラフェン接合体を実現する。この後、安価なグラフェンないしは安価なグラフェン接合体を用い、グラフェンないしはグラフェン接合体の特長を活かした新たな工業製品を安価な製造方法で製造し、安価で新たな工業製品を実現する。
【先行技術文献２】
【非特許文献】
【０００８】
【非特許文献３】Ｓ．Ｓｔａｎｋｏｖｉｃｈ  ｅｔ  ａｌ．Ｇｒａｐｈｅｎｅ−ｂａｓｅｄ  ｃｏｍｐｏｓｉｔｅ  ｍａｔｅｒｉａｌｓ，Ｎａｔｕｒｅ４４２，２８２−２８６，２００４
【非特許文献４】Ｃ．Ｂｅｒｇｅｒ  ｅｔ  ａｌ．Ｊ．Ｐｈｙｓ．Ｃｈｅｍ．，Ｂ１０８  １９９１２−１９９１６  ２００４
【特許文献】
【０００９】
【特許文献４】特許公開２００９−１４３７９９号公報
【特許文献５】特許公開２００９−０６２２４１号公報
【第一の課題を解決するための手段】
【００１０】  炭素原子のみからなる炭素材料には、コークスやピッチ、炭素繊維やカーボンペーパーないしはカーボンクロス、人造黒鉛、ガラス状炭素、高配向性黒鉛材料、多孔質炭素材、カーボンブラック、ダイアモンド、黒鉛単結晶など様々な物質がある。これらの物質の中で、グラフェンの物性を持つ物質は唯一黒鉛単結晶である。なぜならば、グラフェンとは、物質構造の観点から規定された物質であり、黒鉛結晶において格子欠陥がなく、かつ、黒鉛の結晶化が１００％進んだ黒鉛単結晶における基底面のことを意味するからである。
黒鉛単結晶からなる物質には、人造黒鉛と天然黒鉛とがある。人造黒鉛には、熱分解黒鉛とキッシュ黒鉛とがある。熱分解黒鉛は、炭化水素雰囲気中で黒鉛となる基材を２０００℃以上の温度で加熱して炭化水素の分解重合反応を起こさせ、これによって基材表面に炭素が沈積することによって得られる。キッシュ黒鉛は、融体の鉄をゆっくりと冷却して析出させることで得られる。人造黒鉛は天然黒鉛に比べると黒鉛の結晶化度は相対的に低く、結晶化度を高めるためには還元雰囲気での熱処理温度を３０００℃まで上げなければならない。このため、人造黒鉛は高価な工業製品であり、黒鉛の結晶化を進めることで更に高価な工業製品になる。従って、豊富な資源である天然黒鉛が、最も安価な黒鉛単結晶材料になる。このため、天然黒鉛から大量のグラフェンを安価な製造方法で製造することが、前記した本発明における第一の課題を解決する解決手段になる。
【００１１】  天然黒鉛の中でもα黒鉛と呼ばれる六方晶系の結晶構造をもつ天然黒鉛が、豊富な資源として存在する。α黒鉛は、非晶質の土壌黒鉛と結晶化が１００％進んだ鱗状黒鉛とに分かれる。さらに、鱗状黒鉛には、鱗片状黒鉛と塊状黒鉛とがある。鱗片状黒鉛は塊状黒鉛より結晶成長が進んでいるためアスペクト比が大きいが、資源の量としては塊状黒鉛に劣る。塊状黒鉛は鱗片状黒鉛より結晶成長が進んでいないため、アスペクト比が相対的に小さいが厚みが厚く、グラフェンの数は鱗片状黒鉛より多い。ここで言うアスペクト比とは、黒鉛結晶の基底面、すなわちグラフェンの厚みに対する面積の比率を意味する。
従って、鱗片状黒鉛を工業的に精製した黒鉛単結晶材料である鱗片状黒鉛粒子、ないしは、塊状黒鉛を工業的に精製した黒鉛単結晶材料である塊状黒鉛粒子から、大量のグラフェンを安価な製造方法で製造することが、本発明における第一の課題を解決する唯一の解決手段になる。さらに、鱗片状黒鉛粒子の集まりないしは塊状黒鉛粒子の集まりから、グラフェンを安価な製造方法で製造できれば、これによって莫大な数のグラフェンを製造することができるので、本発明における第一の課題を解決する解決手段として最も望ましい。
【００１２】  ここで、鱗状黒鉛の基底面、すなわちグラフェンの優れた物性について説明する。最初に機械的強度について説明する。非特許文献５によれば、基底面のヤング率は１０２０ＧＰａと非常に大きな値を持ち、ダイアモンドのヤング率１０５０ＧＰａに近い。さらに、基底面に直交するせん断弾性率も４４０ＧＰａという極めて大きな数値を持つ。このため、鱗状黒鉛の層間結合を破壊して得られた基底面、すなわちグラフェンは、壊れにくい物質である。なお、非特許文献５によれば、基底に垂直な方向のヤング率は３６ＧＰａであり、基底面に沿ったせん断弾性率は４．５ＧＰａである。このため基底面間の層間結合力は弱い。従って、黒鉛粒子を構成する全ての基底面の層間結合を破壊することができれば、一つの黒鉛粒子から大量のグラフェンを取り出すことができる。
また、基底面、すなわちグラフェンは熱的性質にも優れている。非特許文献６および７によれば、３００°Ｋにおける熱伝導率は１９．５ＷＣ−１ｍ−１である。この値は、金属の中で最も熱伝導率が高い銀の熱伝導率である４．３ＷＣ−１ｍ−１の４．５倍に相当する。
さらに、黒鉛の基底面、すなわちグラフェンは電気抵抗についても優れた性質を持つ。非特許文献８に記載されたＰｒｉｍａｋ  ＆  Ｆｕｃｈｅｓ（１９５４，１９５６）の報告によれば、天然黒鉛粒子における基底面に平行な方向の比抵抗は３．８×１０−７Ωｍであり、基底面に垂直な方向の比抵抗は７．６×１０−３Ωｍである。グラフェンの比抵抗は、銅の比抵抗の２３倍に過ぎない。
以上のように、鱗状黒鉛の基底面、すなわちグラフェンは優れた物性を多く持つ。最も安価な黒鉛単結晶材料である鱗片状黒鉛粒子ないしは塊状黒鉛粒子について、これら粒子の集まりから莫大な数のグラフェンを安価な製造方法で製造することによって、本発明における第一の課題が解決できる。また、これによって、安価なグラフェンを用いて安価なグラフェン接合体を製造し、さらに、グラフェンおよびグラフェン接合体の特長を活かした安価な工業製品を製造する第二および第三の課題の解決に結びつく。
【先行技術文献３】
【非特許文献】
【００１３】
【非特許文献５】Ｂ．Ｔ．Ｋｅｌｌｙ：“Ｐｈｙｓｉｃｓ  ｏｆ  Ｇｒａｐｈｉｔｅ”，Ａｐｐｌｉｅｄ  Ｓｃｉｅｎｃｅ  Ｐｕｂｌｉｓｈｅｒｓ，Ｌｏｎｄｏｎ（１９８１）
【非特許文献６】Ｃ．Ｎ．Ｈｏｏｋｅｒ  ｅｔ  ａｌ，，Ｐｒｏｃ．Ｒｏｙ．Ｓｏｃ．（Ｌｏｎｄｏｎ）Ａ２８４，１９６５  １７．
【非特許文献７】Ｃ．Ｙ．Ｈｏ，Ｒ．Ｗ．Ｐｏｗｅｌｌ  ａｎｄ  Ｐ．Ｅ．Ｒｉｌｅｙ，Ｊ，Ｐｈｙｓ．Ｃｈｅｍ．Ｒｅｆ．Ｄａｔａ  ３，Ｓｕｐｐｌ．Ｎｏ．１（１９７４）１５０
【非特許文献８】Ａ．Ｒ．Ｕｂｂｅｌｏｈｄｅ，Ｆ．Ａ．Ｌｅａｉｓ：Ｇｒａｐｈｉｔｅ  ａｎｄ  ｉｔｓ  Ｃｒｙｓｔａｌ  Ｃｏｍｐ．Ｏｘｆｏｒｄ  Ｕｎｉｖ．Ｐｒｅｓｓ，９８（１９６０）
【００１４】  本発明に係わるグラフェンを製造する第１特徴手段は、鱗片状黒鉛粒子の集まりないしは塊状黒鉛粒子の集まりに負荷を印加させ、該負荷によって前記鱗片状黒鉛粒子ないしは前記塊状黒鉛粒子を形成する全ての黒鉛結晶の層間結合を同時に破壊し、これによって、莫大な数のグラフェンを製造する点にある。
【発明の効果】
【００１５】  つまり、この手段によれば、鱗片状黒鉛粒子の集まりないしは塊状黒鉛粒子の集まりに対し、これらの黒鉛粒子を形成する黒鉛結晶の層間結合力より大きな負荷を外部から印加させ、黒鉛粒子の集まりの全てについて、その黒鉛結晶の層間結合の全てを同時に破壊させることによって、莫大な数のグラフェンが製造できる。これによって、安価な材料である鱗片状黒鉛粒子の集まり、ないしは塊状黒鉛粒子の集まりに対して、単に負荷をかけるだけの簡単な製造方法で莫大な数のグラフェンを製造することができる。なお、ここで言う黒鉛粒子の集まりとは、１ｇから１００ｇ程度の比較的少量の黒鉛粒子の集まりを言う。
鱗片状黒鉛粒子ないしは塊状黒鉛粒子の集まりは、嵩密度が０．２ｇ／ｃｍ３から０．５ｇ／ｃｍ３であり、粒子の大きさが１μｍから３００μｍの分布を持つ微細な粒子の集まりからなる。このため、黒鉛粒子の集まりを引き詰め、この黒鉛粒子の集まりに負荷を印加させると、全ての黒鉛粒子に負荷が瞬時に印加される。この負荷が黒鉛結晶の層間結合力より大きな負荷として印加させることによって、黒鉛粒子の集まりの全てについて、黒鉛結晶の層間結合の全てが同時に破壊される。一つの黒鉛粒子は大量のグラフェンが積層されているため、黒鉛粒子の集まりの全てについて、黒鉛結晶の層間結合を同時に破壊させることで、莫大な数のグラフェンが安価に製造できる。
【００１６】  本発明に係わるグラフェンを製造する第２特徴手段は、前記した第１特徴手段における黒鉛粒子の集まりに印加する負荷が電気的負荷であることを特徴とし、該電気的負荷を鱗片状黒鉛粒子の集まりないしは塊状黒鉛粒子の集まりに印加させ、該電気的負荷の印加によって前記鱗片状黒鉛粒子ないしは前記塊状黒鉛粒子を形成する全ての黒鉛結晶の層間結合を同時に破壊し、これによって、莫大な数のグラフェンを製造する点にある。
【発明の効果】
【００１７】  つまり、この手段によれば、鱗片状黒鉛粒子ないしは塊状黒鉛粒子を形成する黒鉛結晶の層間結合力より大きな力を、電気的な負荷として印加させると、前記黒鉛粒子の集まりの全てに対し、黒鉛結晶の層間結合の全てが同時に破壊され、莫大な数のグラフェンが得られる。この理由は、鱗片状黒鉛粒子の集まりないしは塊状黒鉛粒子の集まりが平坦になるように引きつめ、この黒鉛粒子の集まりに電気的負荷を印加させると、黒鉛粒子の集まりの全てに対し電気的負荷が瞬時に印加され、黒鉛粒子を形成する黒鉛結晶の層間結合の全てが同時に破壊されるからである。つまり、黒鉛粒子は前記したように微細な粒子であるため、平坦に引きつめた黒鉛粒子の集まりに電気的負荷を印加すると、黒鉛粒子が引きつめられた全ての領域に電気的負荷が発生する。この電気的負荷が黒鉛結晶の層間結合力より大きな負荷として全ての黒鉛粒子に印加され、黒鉛粒子を形成する黒鉛結晶の層間結合の全てが同時に破壊される。この結果、電気的負荷を印加させるだけの製造方法で、莫大な数のグラフェンが安価に製造できる。
【００１８】  本発明に係わるグラフェンを製造する第３特徴手段は、前記した第２特徴手段における黒鉛粒子の集まりに印加する電気的負荷が電界であることを特徴とし、該電界を鱗片状黒鉛粒子の集まりないしは塊状黒鉛粒子の集まりに印加させ、該電界の印加によって前記鱗片状黒鉛粒子ないしは前記塊状黒鉛粒子を形成する全ての黒鉛結晶の層間結合を同時に破壊し、これによって、莫大な数のグラフェンを製造する点にある。
【発明の効果】
【００１９】  つまり、この手段によれば、鱗片状黒鉛粒子の集まりないしは塊状黒鉛粒子の集まりに電界を印加させることで、この黒鉛粒子の集まりの全てについて、黒鉛結晶の層間結合の全てを同時に破壊することができる。この理由は、鱗片状黒鉛粒子の集まりないしは塊状黒鉛粒子の集まりを平坦になるように引きつめ、この黒鉛粒子の集まりが存在する領域に電界を発生させると、黒鉛粒子の集まりの全てに対し前記電界が瞬時に印加する。黒鉛粒子に電界が印加すると、黒鉛結晶の層間結合の担い手である全てのπ電子が電界によって励起する。励起したπ電子は、π軌道の相互作用の拘束から開放され、π軌道から遊離して自由電子になる。この結果、層間結合の担い手である全てのπ電子がπ軌道上に存在しなくなるので全ての層間結合が同時に破壊され、莫大な数のグラフェンが得られる。
ここで、電界の印加によって黒鉛結晶の層間結合が破壊される現象を説明する。前記した黒鉛粒子における黒鉛結晶を形成する炭素原子は４つの価電子を持つ。このうちの３つの価電子は、黒鉛結晶の基底面、すなわちグラフェンを形成するσ電子である。このσ電子は、基底面上で隣り合う３つの炭素原子が持つσ電子と互いに１２０度の角度をなして共有結合し、六角形の強固な網目構造を２次元的に形成する。残り一つの価電子はπ電子であり、基底面に垂直な方向に伸びるπ軌道上に存在する。このπ電子は、基底面に垂直な上下方向で隣り合う炭素原子が持つπ電子と弱い結合力で結合し、この弱い結合力に基づいて基底面同士が層状に積層される。つまり基底面、すなわちグラフェンは、弱い結合力であるπ軌道の相互作用によって互いに層状に結合されている。
黒鉛粒子に電界を印加させると、全てのπ電子に電界によるクーロン力が作用する。π電子に作用するクーロン力が、π電子に作用しているπ軌道の相互作用より大きな力としてπ電子に作用すると、π電子はπ軌道上の拘束から解放される。この結果、全てのπ電子がπ軌道から離れて自由電子となる。これによって、黒鉛結晶の層間結合の担い手である全てのπ電子がπ軌道上にいなくなるため、黒鉛結晶の全ての層間結合は同時に破壊される。こうして、安価な黒鉛粒子の集まりに電界を印加するという極めて簡単な製造方法によって、莫大な数のグラフェンが安価に製造できる。
【００２０】  本発明に係わるグラフェンを製造する第４特徴手段は、前記した第３特徴手段における黒鉛粒子の集まりに電界を印加する手段は、所定の間隙をもって離間された２枚の平行平板電極の間隙に鱗片状黒鉛粒子の集まりないしは塊状黒鉛粒子の集まりを引きつめ、前記平行平板電極間に電位差を印加することで、前記電位差を前記電極間隙で割った大きさに相当する電界が、前記平行平板電極の間隙に引き詰められた前記鱗片状黒鉛粒子の集まりないしは前記塊状黒鉛粒子の集まりに印加される手段であることを特徴とし、前記した電界を印加する手段によって前記鱗片状黒鉛粒子の集まりないしは前記塊状黒鉛粒子の集まりに前記電界を印加し、該電界によって前記鱗片状黒鉛粒子ないしは前記塊状黒鉛粒子を形成する全ての黒鉛結晶の層間結合を同時に破壊し、これによって、莫大な数のグラフェンを製造する点にある。
【発明の効果】
【００２１】  つまり、この手段によれば、２枚の平行平板電極の間隙に、鱗片状黒鉛粒子の集まりないしは塊状黒鉛粒子の集まりを引きつめ、この後、前記平行平板電極間に電位差を印加させる。これによって、前記電位差を前記平行平板電極の間隙の大きさで割った値に相当する電界が、前記鱗片状黒鉛粒子の集まりないしは前記塊状黒鉛粒子の集まりが存在する電極間隙に発生する。この電界は、前記黒鉛粒子の全てについて、黒鉛結晶の層間結合を破壊させるのに十分なクーロン力として、前記黒鉛結晶の層間結合の担い手である全てのπ電子に与えられる。この結果、前記黒鉛粒子の全てについて、黒鉛粒子を形成する黒鉛結晶の層間結合の全てが同時に破壊され、これによって莫大な数のグラフェンが製造される。つまり、π電子に作用するクーロン力が、π軌道の相互作用より大きな力としてπ電子に与えられ、このπ電子はπ軌道の拘束から解放されて自由電子になる。この結果、前記黒鉛結晶の層間結合の担い手である全てのπ電子がπ軌道上に存在しなくなる。これによって、全ての黒鉛結晶の層間結合が同時に破壊され、莫大な数のグラフェンが製造できる。このように、２枚の平行平板電極の間隙に黒鉛粒子の集まりを引きつめ、この平行平板電極間に電位差を与えるという極めて簡単な製造方法によって、安価な黒鉛粒子の集まりから莫大な数のグラフェンが製造でき、莫大な数のグラフェンが安価に製造できる。
以上に説明したように、第１から第４特徴手段によって、莫大な数のグラフェンが安価に製造でき、本発明における第一の課題が具体的に解決できる。
【００２２】  本発明に係わるグラフェンを製造する第５特徴手段は、前記したグラフェンを製造する第１特徴手段から第４特徴手段のいずれかの特徴手段によって製造したグラフェンの集まりに、磁性を有する金属が析出する原料を吸着させることを特徴とし、磁性を有する金属が析出する原料を液体に分散した分散液に、前記グラフェンの集まりを混合して懸濁液を作成し、該懸濁液を昇温して前記液体を気化させ、前記グラフェンの表面に前記磁性を有する金属の原料を吸着させたグラフェンの集まりを製造する点にある。
【発明の効果】
【００２３】  つまり、この手段によれば、磁性を有する金属が析出する原料が、表面に吸着したグラフェンからなるグラフェンの集まりが容易に製造できる。これによって、グラフェンは新たな性質を持つ。最初に、磁性を有する金属が析出する原料を液体に分散させ、この分散液にグラフェンの集まりを混合して懸濁液を作成する。この後、この懸濁液を昇温して液体を蒸発させると、全てのグラフェンの表面に前記した磁性を有する金属が析出する原料が吸着する。このような極めて簡単な手段で、グラフェンの表面に磁性を有する金属が析出する原料が吸着させることができ、グラフェンは磁性を有する金属が析出する原料の性質を持つことになる。
【００２４】  本発明に係わるグラフェンを製造する第６特徴手段は、前記した第５特徴手段におけるグラフェンの表面に吸着させる原料は、磁性を有する金属を析出する原料と磁性を有しない金属を析出する原料とからなる複数種類の原料からなることを特徴とし、前記した複数種類の原料を液体に分散した分散液に、前記したグラフェンを製造する第１特徴手段から第４特徴手段のいずれかの特徴手段で製造したグラフェンの集まりを混合して懸濁液を作成し、該懸濁液を昇温して前記液体を気化させ、前記グラフェンの表面に前記複数種類の原料を吸着させたグラフェンからなるグラフェンの集まりを製造する点にある。
【発明の効果】
【００２５】  つまり、この手段によれば、磁性を有する金属を析出する原料と磁性を有しない金属を析出する原料となる複数種類の原料が、表面に吸着したグラフェンからなるグラフェンの集まりが製造できる。すなわち、磁性を有する金属を析出する原料と磁性を有しない金属を析出する原料を液体に分散させ、この分散液にグラフェンの集まりを混合して懸濁液を作成する。この後、懸濁液を昇温して液体を蒸発させると、全てのグラフェンの表面に、前記の複数種類の原料が吸着する。このような簡単な手段で、グラフェンの表面に前記した複数種類の原料を吸着させることができ、グラフェンは前記した複数種類の原料の性質を持つことになる。
【第二の課題を解決するための手段】
【００２６】  本発明における第二の課題は、前記した鱗片状黒鉛粒子の集まりないしは塊状黒鉛粒子の集まりから製造した安価なグラフェンを用いて、グラフェン同士を安価な手段で接合し、安価なグラフェン接合体を製造することで解決できる。また、グラフェン接合体についても、グラフェンと同様の手段でグラフェン接合体同士を接合することができれば、より大きな面積ないしはより厚みが厚いグラフェン接合体が容易に製造でき、グラフェン接合体の形状の自由度が格段に広がる。さらに本課題は、グラフェン接合体を製造するに当たり、製造するグラフェン接合体の面積や厚みが自在に変えられることである。これによって、予め決めたグラフェン接合体の面積ないしは厚みを有するグラフェン接合体が製造でき、グラフェン接合体の特長を活かした様々な工業製品の製造に、グラフェン接合体の形状を自在に適合させることができる。
しかしながら、鱗片状黒鉛粒子ないしは塊状黒鉛粒子から製造したグラフェンは極めて微細な物質であるため、グラフェン同士を接合してグラフェン接合体を製造する試みさえもこれまでに実施されたことはない。この課題は、グラフェンがもつ特徴を活かす手段によってのみ解決できる。つまり、グラフェンの厚みは炭素原子の共有結合半径の２倍に過ぎず、他の物質にはない極めて微細で質量を殆ど持たない稀な物質である。しかしながら、グラフェンの厚みが極微小であるが故に、厚みに対する面積の比率であるアスペクト比は、他の物質にはない極めて大きな値を持つ。グラフェンが極めて大きなアスペクト比を持ち、極めて扁平な物質である特徴を活かせる製造方法によってのみ、グラフェン同士を接合してグラフェン接合体が製造できる。これによって、鱗片状黒鉛粒子ないしは塊状黒鉛粒子から製造した極めて微細な物質であるグラフェンについて、莫大な数のグラフェンを接合してグラフェン接合体を製造することが可能になり、グラフェン接合体の面積ないしは厚みを著しく増大させることができる。さらに、グラフェン同士を接合する手段が、グラフェン接合体に新たな性質をもたらすことができれば、グラフェン接合体の新たな性質を活かすことによって、グラフェン接合体を用いた新たな工業製品が製造できる。この結果、本発明の第２の課題を解決する手段が、本発明の第３の課題を解決する手段に結びつく。
【００２７】  本発明に係わるグラフェンを接合してグラフェン接合体を製造する第１特徴手段は、前記したグラフェンを製造する第５特徴手段ないしは第６特徴手段のいずれかの特徴手段で製造したグラフェンの集まりについて、該グラフェンに吸着した磁性を有する金属を析出する原料を熱分解し、ないしは、該グラフェンに吸着した磁性を有する金属を析出する原料が含まれる複数種類の原料を熱分解し、これによって、前記グラフェンの表面に磁性を有する金属微粒子を担持させ、ないしは、前記グラフェンの表面に磁性を有する複合金属微粒子を担持させ、前記金属微粒子同士ないしは前記複合金属微粒子同士の金属結合によって前記グラフェンを接合し、これによって、グラフェン接合体を製造する点にある。
【発明の効果】
【００２８】  つまり、この手段によれば、グラフェンを製造する第５特徴手段ないしは第６特徴手段のいずれかの特徴手段で製造したグラフェンの集まりを熱処理すると、グラフェンに吸着した磁性を有する金属を析出する原料が熱分解し、ないしは、複数種類の原料が熱分解し、これによって、磁性を有する金属微粒子が、ないしは、磁性を有する複合金属微粒子がグラフェンの表面に担持する。この金属微粒子ないしは複合金属微粒子が発する磁力によって、全てのグラフェンが互いに接近し、金属微粒子同士ないし複合金属微粒子同士が磁気吸着する。さらに、磁気吸着した金属微粒子ないしは複合金属微粒子が新たに析出する金属の核になってその表面に金属が析出し、新たに析出した金属によって、磁気吸着した金属微粒子同士ないしは複合金属微粒子同士が金属結合し、これによって全てのグラフェンが接合して一枚のグラフェン接合体が製造される。また、グラフェン接合体も同様に、グラフェン接合体の表面に磁性を有する金属微粒子ないしは複合金属微粒子を担持させ、金属微粒子同士ないしは複合金属微粒子同士の金属結合によって、全てのグラフェン接合体が接合し、より面積が広いないしはより厚みが厚い一枚のグラフェン接合体が製造される。
前記した現象は、グラフェンが持つ次の３つの特徴に起因して起こる。第一の特徴は、鱗片状黒鉛粒子ないしは塊状黒鉛粒子から製造したグラフェンは、その厚みが炭素原子の共有結合半径である０．７７オングストローム（１オングストロームは１×１０−１０ｍの長さに相当し、以下ではオングストロームをÅで示す）の２倍に過ぎない極微小の厚みである。このため、グラフェンの表面に吸着した金属が析出する原料、ないしは、複数種類の金属が析出する原料が熱分解すると、析出する金属は、ナノレベルの大きさからなる金属微粒子ないしは複合金属微粒子として、グラフェンの表面に離散的に担持する。つまり、グラフェンの厚みが１．５４Åと極微小であるため、金属微粒子ないしは複合金属微粒子は、グラフェンの厚みに当たる側面には担持できない。なお、金属が析出する原料を熱分解することで析出する金属は、不純物を持たないため活性状態にある。このため、グラフェンの表面に吸着した金属が析出する原料が熱分解すると、ナノレベルの大きさを持つ金属微粒子がグラフェンの表面に離散的に担持する。さらに、金属の析出が継続すると、既に形成された金属微粒子が析出する金属の核になって、金属微粒子の表面に金属が継続して析出する。こうした現象は、金属を析出する原料がグラフェンの表面に吸着したため、グラフェンの表面で進行する。いっぽう、析出する金属微粒子ないしは複合金属微粒子の大きさと間隔とは、グラフェンに吸着した金属が析出する原料の量に依存する。グラフェンの面積より十分に小さいナノレベルの大きさからなる金属微粒子が離散的に析出する本事例では、グラフェンの表面に吸着する金属が析出する原料の量は微量である。
第二の特徴は、グラフェンは極めて軽量でかつ極めて扁平な物質である。このため、グラフェンの表面に吸着した金属の原料ないしは複数種類の金属の原料が熱分解すると、大量の磁性を有する金属微粒子ないしは複合金属微粒子がグラフェンの表面に離散的に担持し、これらの微粒子が発する微弱な磁力でも、全てのグラフェンが互いに接近し、金属微粒子同士ないしは複合金属微粒子同士が磁気吸着して、全てのグラフェンが近接する。この後、磁気吸着した金属微粒子ないしは磁気吸着した複合金属微粒子の表面に、新たに金属が析出することによって、磁気吸着した金属微粒子同士ないしは複合金属微粒子同士が金属結合し、全てのグラフェンが接合し、一枚のグラフェン接合体が製造される。また、こうして製造されたグラフェン接合体も軽量で扁平な物質であるため、グラフェン接合体の表面に担持された莫大な数からなる金属微粒子ないしは複合金属微粒子が発する微弱な磁力で、全てのグラフェン接合体が接近し、金属微粒子同士ないしは複合金属微粒子同士が磁気吸着して、全てのグラフェン接合体が近接する。さらに、新たに析出した金属によって、磁気吸着した金属微粒子同士ないしは複合金属微粒子同士が金属結合し、全てのグラフェン接合体が接合し、一枚のグラフェン接合体が製造される。
第三の特徴は、前記したグラフェンを製造する第一特徴手段から第四特徴手段のいずれの特徴手段で製造したグラフェンは、鱗片状黒鉛粒子ないしは塊状黒鉛粒子を原料としてグラフェンを製造するため、製造されたグラフェンの面積は極めて大きな偏差を有する。つまり、黒鉛粒子が球体であるとすると、グラフェンが積層されて球状の粒子が形成されるので、全てのグラフェンの面積が異なり、面積の大きさの順にグラフェンが積層されることで球状の黒鉛粒子が形成される。鱗片状黒鉛粒子ないしは塊状黒鉛粒子は粒子であるが故に、これらの粒子から製造したグラフェンの面積は極めて大きな偏差を持つ。この第三の特徴が、前記した第一の特徴と第二の特徴とによって起こる現象と連動して、グラフェンの表面に担持した磁性を有する金属微粒子ないしは複合金属微粒子が金属結合することによって、全てのグラフェンが接合され、より面積が広くより厚みが厚いグラフェン接合体が製造できる。つまり、グラフェンが同一の面積、ないしは類似した大きさの面積であれば、グラフェンを接合ても、面積が広いグラフェン接合体の製造はできない。
全てのグラフェンないしはグラフェン接合体が接合されて、一枚のグラフェン接合体が製造されるため、グラフェン接合体の製造する際に用いるグラフェンないしはグラフェン接合体の量ないしは数によって、製造されるグラフェン接合体の面積と厚みが決まる。これによって、予め決めたグラフェン接合体の面積ないしは厚みを有する一枚のグラフェン接合体が製造できる。また、グラフェン接合体の製造は、金属が析出する原料を熱分解させる熱処理だけであり、安価な費用でグラフェン接合体が製造できる。こうして、本発明における第二の課題が解決できる。なお、常温で強磁性を示す金属元素は、鉄、コバルト、ニッケルが挙げられる。したがって、これらの金属元素を有する金属微粒子ないしは複合金属微粒子を、前記グラフェンないしは前記グラフェン接合体の表面に担持させればよい。
【００２９】  本発明に係わるグラフェンを接合してグラフェン接合体を製造する第２特徴手段は、前記した第１特徴手段で製造したグラフェンの表面に担持する磁性を有する複合金属微粒子が、熱伝導性および電気導電性に優れる磁性を有する複合金属微粒子であることを特徴とし、前記複合金属微粒子同士の金属結合によって前記グラフェンを接合させ、これによって、熱伝導性および電気導電性に優れるグラフェン接合体を製造する点にある。
【発明の効果】
【００３０】  つまり、この手段によれば、熱伝導性および電気導電性に優れる金属を析出する原料と磁性を有する金属を析出する原料とからなる複数種類の原料が吸着したグラフェンを熱処理すると、熱伝導性および電気導電性に優れる磁性を有する複合金属微粒子がグラフェンの表面に担持し、この複合金属微粒子が金属結合することでグラフェンが接合し、グラフェン接合体が製造される。このグラフェン接合体は、莫大な数からなる熱伝導性および電気導電性に優れる複合金属微粒子によって、グラフェンが接合されるため、グラフェンの熱伝導性および電気導電性を損なわない。こうして製造されたグラフェン接合体の表面にも、莫大な数の熱伝導性および電気導電性に優れる複合金属微粒子が担持され、この複合金属微粒子は、グラフェン接合体を各種工業製品の表面に圧着させる手段になる。これによって、熱伝導性および電気導電性に優れるグラフェン接合体を、様々な工業製品に容易に圧着できる。このように、グラフェンに吸着した金属を析出する複数種類の原料を熱分解するという極めて簡単な熱処理によって、熱伝導性および電気導電性に優れるグラフェン接合体を安価に製造でき、かつ、このグラフェン接合体を圧着という極めて簡単な手段で各種工業製品に接合できるので、熱伝導性と電気導電性を活かした様々な工業製品が安価に製造できる。なお、金属元素においては、銀、銅、金、アルミニウムの順で熱伝導性と電気導電性との双方に優れる。これらの金属元素を有する複合金属微粒子を前記グラフェンないしはグラフェン接合体の表面に担持させればよい。
なお、熱伝導性および電気導電性に優れる複合金属微粒子によって、グラフェンを接合させてグラフェン接合体を製造するのは一例であって、熱伝導性および電気導電性に限定されない。析出する金属によって、複合金属微粒子の性質が自在に変えられる。これによって、グラフェン接合体は新たに複合金属微粒子の様々な性質を持ち、この性質を活かすことによって、グラフェン接合体を用いて新たな工業製品を製造する領域が広がる。こうして、本発明の第二の課題を解決する手段が第三の課題を解決する手段に結びつく。
【００３１】  本発明に係わるグラフェンを接合してグラフェン接合体を製造する第３特徴手段は、前記した第１特徴手段ないしは第２特徴手段のいずれかの特徴手段によって製造したグラフェン接合体について、該グラフェン接合体の表面に担持された磁性を有する金属微粒子ないしは磁性を有する複合金属微粒子の表層に、新たに電気絶縁性で熱伝導性である物質を析出して新たな複合微粒子を形成することを特徴とし、該新たな複合微粒子が表面に担持するグラフェン接合体を製造する点にある。
【発明の効果】
【００３２】  つまり、この手段によれば、グラフェン接合体の表面に新たに電気絶縁性で熱伝導性の物質を析出することで、グラフェン接合体の表面に担持された複合微粒子の表層は、電気絶縁性で熱伝導性である物質で覆われ、グラフェン接合体の表面は電気絶縁性の性質を持つ。なお、電気絶縁性と熱伝導性とを兼ねた物質として、酸化アルミニウムが挙げられる。つまり、熱伝導性と電気導電性に優れた複合金属微粒子の金属結合でグラフェンを接合してグラフェン接合体を製造し、さらに、このグラフェン接合体の表面に担持された複合金属微粒子の表面に、酸化アルミニウムを析出させて複合微粒子を形成すれば、熱伝導性に優れたグラフェン接合体の表面は電気絶縁性の性質を持つ。このように、新たに析出する物質の性質によって、グラフェン接合体の表面の性質が容易に変えられる。
この理由は次の現象に基づく。グラフェンないしはグラフェン接合体の表面に担持された金属微粒子同士ないしは複合金属微粒子同士の金属結合によって、一枚のグラフェン接合体が製造されるため、グラフェン同士ないしはグラフェン接合体同士の間隙は、金属微粒子ないしは複合金属微粒子の大きさで決まる極微小の間隙である。いっぽう、一旦製造されたグラフェン接合体に新たな物質、例えば酸化アルミニウムが析出する場合は、グラフェン同士ないしはグラフェン接合体同士の間隙が余りにも狭いため、酸化アルミニウムの原料となる物質はこの微細な間隙に侵入ないしは浸透できない。このため、酸化アルミニウムを析出する原料はグラフェン接合体の表面に吸着し、この原料が熱分解すると、グラフェン接合体の表面に担持された金属微粒子ないしは複合金属微粒子が、酸化アルミニウムが析出する核になり、表層が酸化アルミニウムからなる複合微粒子が形成される。
なお、グラフェン接合体の表面に担持される微粒子の表層は、酸化アルミニウムに限定されない。金属ないしは金属酸化物を析出する原料によって、グラフェン接合体の表面に担持する微粒子の表層の物質は自在に変えることができ、グラフェンシ接合体の表面に様々な性質をもたらされる。さらに、グラフェン接合体の表面の性質を内部の性質と異ならせることができる。これによって、グラフェン接合体が持つ性質が格段に拡大し、このグラフェン接合体の性質を活かして工業製品を製造する幅も格段に広がる。こうして、本発明の第二の課題を解決する手段が、第三の課題を解決する手段に結びつく。
【００３３】  本発明に係わるグラフェンを接合してグラフェン接合体を製造する第４特徴手段は、前記した第１特徴手段によって製造したグラフェン接合体について、該グラフェン接合体の表面に担持された磁性を有する金属微粒子ないしは磁性を有する複合金属微粒子の表面に、新たに触媒作用を有する金属を析出させて新たな複合金属微粒子を形成する、ないしは、新たに触媒作用を有する複数の金属を同時に析出させて新たな複合金属微粒子を形成することを特徴とし、該新たな複合金属微粒子が表面に担持するグラフェン接合体を製造する点にある。
【発明の効果】
【００３４】  つまり、この手段によれば、先行して製造したグラフェン接合体の表面に担持した金属微粒子ないしは複合金属微粒子に、触媒作用を有する金属を析出して、ないしは、触媒作用を有する複数の金属を同時に析出して、複合金属微粒子の表層を構成すると、グラフェン接合体の表面は触媒作用を有する。なお、複数の金属が同時に析出することで、複数の金属からなる合金が生成される。この複合金属微粒子は微粒子であるがゆえに、体積に対する表面積の比率である比表面積が大きい。このため、複合金属微粒子による触媒作用の効率が上がる。いっぽう、触媒作用をもたらす金属ないしは合金は、複合金属微粒子の表層に留められるため、触媒作用をもたらす高価な原料の使用量が減る。こうした触媒作用の効率が高く、安価な製造費で製造できる複合金属微粒子が、グラフェン接合体の表面に莫大な数として担持する。また、複合金属微粒子の表層の構成は、新たに析出する金属の材質を変えることで、容易に変えられる。こうした触媒作用に係わる様々な優れた性質を持ち、かつ、触媒作用の性質が自在に変えられる複合金属微粒子が、安価な製造方法でグラフェン接合体の表面に担持でき、触媒作用を有する様々な工業製品が安価に製造できる。
なお、触媒作用を有する金属ないしは合金として、白金族の金属ないしは白金族の複数の金属からなる合金、ないしは白金族の金属とコバルトとの合金などが挙げられる。このような金属ないしは合金によって、複合金属微粒子の表層を構成すれば、優れた触媒作用を有するグラフェン接合体が製造できる。また、触媒作用を有する白金族の金属として、白金、パラジウム、ロジウム、ルテニウム、イリジウムなどの金属が挙げられる。
なお、グラフェン接合体の表面に担持される微粒子の表層は、触媒作用を有する金属ないしは合金に限定されない。金属を析出する原料によって、グラフェン接合体の表面に担持する複合金属微粒子の表層は自在に変えられ、グラフェンシ接合体の表面に様々な性質をもたらすことができる。さらに、グラフェン接合体の表面の性質を内部の性質と異ならせることができる。これによって、グラフェン接合体の性質が格段に拡大し、このグラフェン接合体の性質を活かした工業製品を製造できる幅が格段に広がる。これによって、本発明における第二の課題を解決させる手段は、第三の課題を解決することに結びつく。
【００３５】  本発明に係わるグラフェンを接合してグラフェン接合体を製造する第５特徴手段は、前記した第４特徴手段によって製造するグラフェン接合体の表面に担持される複合金属微粒子は、表層の一部ないしは全てが触媒作用を有する金属ないしは合金で構成される複合金属微粒子であることを特徴とし、該複合金属微粒子が表面に担持するグラフェン接合体を製造する点にある。
【発明の効果】
【００３６】  つまり、この手段によれば、触媒作用をもたらす金属ないしは合金は、複合金属微粒子の表層の一部ないしは全てに留められる。これによって、表層の一部が触媒作用を有する金属ないしは合金で構成される場合は、複合金属微粒子の表面の性質は、表層の一部を構成する触媒作用をもたらす金属ないしは合金の性質と、表層の他の部分を構成する金属の性質とを兼備させることができる。いっぽう、表層の全てが触媒作用を有する金属ないしは合金で構成される場合は、複合金属微粒子の表面の性質は、触媒作用をもたらす金属ないしは合金の性質を持つ。こうして、触媒作用をもたらす金属ないしは合金の性質に応じて、複合金属微粒子の表層の構造を変えることができる。なお、複合金属微粒子の表層の一部ないしは全てが触媒作用を持つ金属ないしは合金で占めるかは、金属ないしは複数の金属の析出量を制御する、つまり、金属を析出する原料の使用量を変えることで容易に出来る。さらに、複合金属微粒子の表層の構成は、新たに析出する金属の材質を変えることで、容易に変えられる。こうした触媒作用に係わる様々な優れた性質を持ち、かつ、触媒作用の性質が自在に変えられる複合金属微粒子が、安価な製造方法でグラフェン接合体の表面に担持できる。これによって、触媒作用を有する様々な工業製品が安価に製造できる。
【００３７】  本発明に係わるグラフェンを接合してグラフェン接合体を製造する第６特徴手段は、前記した第１特徴手段によって製造したグラフェン接合体の集まりを、水素ガスを含む還元性雰囲気で還元焼成し、これによって、前記グラフェン接合体同士を接合して新たなグラフェン接合体を製造することを特徴とし、グラフェン接合体の集まりを還元焼成して該グラフェン接合体を接合し、これによって、新たなグラフェン接合体を製造する点にある。
【発明の効果】
【００３８】  つまり、この手段によれば、グラフェン接合体が製造された後に、グラフェン接合体を接合ないしは積層し、より面積が広いないしはより厚みが厚い一枚のグラフェン接合体を製造することができる。すなわち、グラフェン接合体の表面に担持された磁性を有する金属微粒子ないしは磁性を有する複合金属微粒子は、莫大な数からなる微粒子が発する磁気によってグラフェン接合体が接近し、金属微粒子同士ないしは複合金属微粒子同士が磁気吸着する。この後、グラフェン接合体の集まりを、水素ガスを含む還元性雰囲気で還元焼成すると、磁気吸着した金属微粒子ないしは複合金属微粒子の表層は新生金属に還元され、この新生金属同士が金属結合する。これによって、全てのグラフェン接合体が接合され、格段に面積が広いないしは厚みが厚い一枚のグラフェン接合体が製造できる。また、新たに製造するグラフェン接合体の面積ないしは厚みは、使用するグラフェン接合体の数ないしは量によって自在に変えられる。このように、還元処理という極めて簡単な熱処理で、格段に面積が広いないしは厚みが厚いグラフェン接合体が容易に製造でき、さらに、予め決めた面積ないしは厚みを有するグラフェン接合体が製造できる。この結果、製造するグラフェン接合体の面積と厚みを自在に変えることができ、グラフェン接合体の特長を活かして安価な工業製品を製造する幅がさらに拡大できる。これによって、本発明における第二の課題が解決できるとともに、第三の課題を解決することに結びつく。
【００３９】  本発明に係わるグラフェンを接合してグラフェン接合体を製造する第７特徴手段は、前記した第１特徴手段によって製造するグラフェン接合体の製造におけるグラフェンの表面に担持する磁性を有する金属微粒子は、該金属微粒子を構成する金属元素に該当する金属イオンが有機金属化合物を形成し、ないしは、グラフェンの表面に担持する磁性を有する複合金属微粒子は、該複合金属微粒子を構成する複数の金属元素に該当する複数の金属イオンが複数種類の有機金属化合物を形成し、前記有機金属化合物ないしは前記複数種類の有機金属化合物をグラフェンの表面に吸着させ、該有機金属化合物ないしは該複数種類の有機金属化合物を熱分解させることによって、前記グラフェンの表面に前記磁性を有する金属微粒子ないしは前記磁性を有する複合金属微粒子を担持させ、該金属微粒子同士ないしは該複合金属微粒子同士が金属結合することによって前記グラフェンが接合し、これによって、グラフェン接合体を製造する点にある。
【発明の効果】
【００４０】  つまり、この手段によれば、磁性を有する金属微粒子の原料である有機金属化合物を、ないしは、磁性を有する複合金属微粒子の原料である複数種類の有機金属化合物を、グラフェンの集まりと共に混合し、この混合物を熱処理することで、グラフェンの表面に磁性を有する金属微粒子ないしは複合金属微粒子が離散的に担持する。このため、有機金属化合物ないしは複数種類の有機金属化合物は液相化される必要がある。これによって、グラフェンの集まりと、液相化された有機金属化合物ないしは複数種類の有機金属化合物とから懸濁液が作成でき、全てのグラフェンの表面は懸濁液と接触する。この懸濁液を昇温させて懸濁液を構成する液体を蒸発させると、全てのグラフェンの表面に、有機金属化合物ないしは複数種類の有機金属化合物が吸着する。さらに昇温させて有機金属化合物ないしは複数種類の有機金属化合物を熱分解させると、グラフェンの表面に磁性を有する金属微粒子ないしは複合金属微粒子が担持する。さらに、金属微粒子ないしは複合金属微粒子が発する磁気によって全てのグラフェンが接近し、金属微粒子同士ないしは複合金属微粒子同士が磁気吸着してグラフェンが近接する。さらに、磁気吸着した金属微粒子ないしは磁気吸着した複合金属微粒子の表層に金属が析出し、新たに析出した金属によって、金属微粒子同士ないしは複合金属微粒子同士が金属結合し、これによって、グラフェンが接合してグラフェン接合体が製造される。グラフェン接合体も同様に、グラフェン接合体の表面に磁性を有する金属微粒子ないしは磁性を有する複合金属微粒子を担持させ、この金属微粒子同士ないしは複合金属微粒子同士が金属結合し、面積が広いないしは厚みが厚いグラフェン接合体が製造される。
このように、金属微粒子の原料ないしは複合金属微粒子の原料は、液相化する必要がある。有機金属化合物は、アルコールなどの有機溶剤に容易に分散する。また、安価な有機酸と金属との化合物であるため、合成が容易な安価な材料である。さらに、様々な有機酸を様々な金属と合成させ、様々な有機金属化合物が容易に合成できるため、様々な金属微粒子ないしは様々な複合金属微粒子が生成できる。このように、安価な材料である有機金属化合物が吸着したグラフェンを、熱処理という極めて簡単な手段で処理することで、様々な性質を持つ安価なグラフェン接合体が容易に製造できる。
前記したように、金属微粒子を生成する原料は、液相化する必要がある。金属化合物の中で、塩化金属化合物、硫酸金属化合物、硝酸金属化合物などの無機金属化合物は、水やアルコールなどの溶媒に溶解し、溶解溶液に金属イオンが溶出するため、殆どの金属イオンが金属微粒子の生成に参加できない。このため、溶媒に溶解する無機金属化合物は、グラフェンシ接合体を製造する原料にはならない。この理由から、金属微粒子の原料は、溶媒に溶解せずに分子として分散する性質が必要になる。いっぽう、酸化金属化合物、水酸金属化合物、炭酸金属化合物などの無機金属化合物は、アルコールなどの汎用的な有機溶剤に分散しない。このように、無機金属化合物はグラフェン接合体を製造する原料にはならない。アルコールなどの汎用的な有機溶剤に分散する安価な有機金属化合物が、金属微粒子ないしは複合金属微粒子の原料として望ましい。
【００４１】  本発明に係わるグラフェンを接合してグラフェン接合体を製造する第８特徴手段は、前記した第７特徴手段における複数種類の有機金属化合物は、有機金属化合物の重量比率が同一の重量比率でない比率からなる複数種類の有機金属化合物であって、グラフェンの表面に吸着させた前記複数種類の有機金属化合物を熱分解することによって磁性を有する複合金属微粒子がグラフェンの表面に担持し、該複合金属微粒子同士が金属結合することによって前記グラフェンが接合し、これによって、グラフェン接合体を製造する点にある。
【発明の効果】
【００４２】  つまり、この手段によれば、複数種類の有機金属化合物、例えば、２種類の有機金属化合物を構成する有機金属化合物の重量比率が同一の比率でない比率からなるため、一回目に析出する金属の量に対し、二回目に析出する金属の量が変わり、これによって、複合金属微粒子の性質を容易に変えることができる。例えば、二回目に析出する金属の量が一回目に析出する金属の量より多い場合は、複合金属微粒子の性質は二回目に析出する金属の性質が優勢になる。このような複合金属微粒子によってグラフェンが接合されたグラフェン接合体の性質は、２回目に析出する金属の性質が反映される。反対に、一回目に析出する金属の量を二回目に析出金属の量より多くした場合は、複合金属微粒子の性質は、一回目に析出した金属の性質が優勢になる。このように、複数種類の有機金属化合物の重量比率が同一の比率でない比率から構成することによって、複合金属微粒子の構造を自在に変えることができ、これに応じて複合金属微粒子の性質が変わる。この複合金属微粒子の性質を活かして様々な性質を持つグラフェン接合体が容易に製造できる。これによって、グラフェン接合体の性質を活かした新たな工業製品を製造する幅がさらに広がる。
なお、一回目に析出する金属が磁性を持つ金属である場合は前記の状況とは異なる。つまり、最初に磁性を持つ金属、例えば鉄が析出した時点で、グラフェンが鉄微粒子の磁気で接近し、鉄微粒子同士の金属結合でグラフェン接合体が製造される。この後、第二の金属、例えば銅が析出するが、銅はグラフェン接合体の表面に担持された鉄微粒子の表層に析出する。これによって、銅がグラフェン接合体の表面に担持された鉄微粒子の表層に析出するので、銅の析出量が著しく多くなる。この結果、グラフェン接合体の内部は鉄微粒子で結合された性質を示し、グラフェン接合体の表面は銅の性質を示す。
【００４３】  本発明に係わるグラフェンを接合してグラフェン接合体を製造する第９特徴手段は、前記した第７特徴手段および第８特徴手段のいずれの特徴手段における有機金属化合物は、金属イオンと結合するイオンが前記金属イオンとの間で共有結合によって結合するカルボン酸金属化合物であることを特徴とし、グラフェンの表面に吸着させた前記カルボン酸金属化合物を熱分解することで前記グラフェンの表面に磁性を有する金属微粒子ないしは磁性を有する複合金属微粒子が担持し、該金属微粒子同士ないしは該複合金属微粒子同士の金属結合によって前記グラフェンを接合してグラフェン接合体を製造する点にある。
【発明の効果】
【００４４】  つまり、この手段によれば、有機金属化合物の中で、カルボン酸金属化合物は合成が容易で、かつ、熱分解の完了温度、つまり金属が析出する温度が５００℃以下と低い。このため、カルボン酸金属化合物を製造するコストと熱分解させる熱処理コストとが安価で済む。この理由は、カルボン酸のカルボキシル基を形成する水素イオンが脱離しやすく、この水素イオンが離れた部位に、金属イオンが容易に結合するからである。更に、カルボン酸金属化合物の中で、金属イオンと結合するイオンが、金属イオンと共有結合で結合するカルボン酸金属化合物は、熱分解が完了すると金属が析出する。つまり、カルボン酸金属化合物は、分子構造の上で金属イオンが最も大きいため、金属イオンと結合するイオンと金属イオンとの距離が最も大きい。このようなカルボン酸金属化合物の熱分解反応では、金属イオンと結合するイオンと金属イオンとの結合部が最初に切れる。この後、金属イオンと結合していた物質の熱分解が進行し、この熱分解が完了して全ての物質が昇華した後に金属が析出する。こうして、金属イオンと結合するイオンが金属イオンと共有結合で結合するカルボン酸金属化合物は、熱分解が完了すると金属が析出する。
いっぽう、金属イオンが配位子を形成する物質との間で配位結合して、金属錯体ないしは金属錯塩を形成するカルボン酸金属化合物は、熱分解によって金属を析出しない。つまり、配位子を形成する物質が金属イオンに近づいて配位結合し、金属錯体ないしは金属錯塩を形成するため、金属錯体ないしは金属錯塩における金属イオンと配位子との距離は短い。従って、熱分解において最初に結合が切れる部位は、配位子が金属イオンと配位結合する部位ではなく、配位子が結合するもう一方の部位になる。これによって、金属イオンと配位子とが配位結合する部位は、熱分解が完了しても残る。例えば、配位子が酸素イオンの場合は、金属酸化物が残渣物として残る。金属酸化物同士は金属結合しないため、グラフェンを接合してグラフェン接合体を製造することはできない。このような金属錯体ないしは金属錯塩を形成するカルボン酸金属化合物として、酢酸金属化合物、安息香酸金属化合物、カプリル酸金属化合物などがある。従って、カルボン酸金属化合物の中で金属錯体ないしは金属錯塩は、グラフェン接合体を製造する原料にはならない。
【００４５】  本発明に係わるグラフェンを接合してグラフェン接合体を製造する第１０特徴手段は、前記した第９特徴手段におけるカルボン酸金属化合物は、飽和モノカルボン酸と金属とからなるカルボン酸金属化合物であることを特徴とし、グラフェンの表面に吸着させた前記カルボン酸金属化合物を熱分解することで前記グラフェンの表面に磁性を有する金属微粒子ないしは磁性を有する複合金属微粒子が担持し、該金属微粒子同士ないしは該複合金属微粒子同士の金属結合によってグラフェンを接合してグラフェン接合体を製造する点にある。
【発明の効果】
【００４６】  つまり、この手段によれば、飽和モノカルボン酸と金属とからなるカルボン酸金属化合物は、分子構造の上で、炭素原子を介した二重結合や三重結合がなく飽和しているため、４００℃以下の低い温度で熱分解が完了し、これによって金属微粒子が作成される。いっぽう不飽和モノカルボン酸は、飽和カルボン酸に比べると、分子を構成する炭素原子数が酸素原子の数より多くなるため、不飽和モノカルボン酸と金属とからなるカルボン酸金属化合物が熱分解すると、残渣物に金属酸化物が含まれる。
また、飽和モノカルボン酸と金属とからなるカルボン酸金属化合物は、容易に合成することができる。すなわち、飽和モノカルボン酸を強アルカリと反応させるとカルボン酸アルカリ金属が生成される。この後、カルボン酸アルカリ金属を無機金属化合物と反応させることで、カルボン酸金属化合物が合成される。このように、飽和モノカルボン酸と金属とからなるカルボン酸金属化合物は、安価な製造費用で製造されるとともに、安価な熱処理費用で熱分解され、これによって安価な費用でグラフェン接合体が製造できる。
以上に説明したように、金属微粒子を生成する原料は、飽和モノカルボン酸と金属とからなるカルボン酸金属化合物がさらに望ましい。このようなカルボン酸金属化合物として、オクチル酸金属化合物、ラウリン酸金属化合物などが挙げられる。
【００４７】  本発明に係わるグラフェンを接合してグラフェン接合体を製造する第１１特徴手段は、前記した第１０特徴手段におけるカルボン酸金属化合物は、分岐鎖構造を有する飽和モノカルボン酸と金属とからなるカルボン酸金属化合物であることを特徴とし、グラフェンの表面に吸着させた前記カルボン酸金属化合物を熱分解することで前記グラフェンの表面に磁性を有する金属微粒子ないしは磁性を有する複合金属微粒子が担持し、該金属微粒子同士ないしは該複合金属微粒子同士の金属結合によってグラフェンを接合してグラフェン接合体を製造する点にある。
【発明の効果】
【００４８】  つまり、この手段によれば、分岐鎖構造を有する飽和モノカルボン酸の分子構造の対称性は、分岐鎖構造によって崩れる。このため、分岐鎖構造を有する飽和モノカルボン酸は極性を持ち、分岐鎖構造を有する飽和モノカルボン酸と金属とからなるカルボン酸金属化合物も極性を持つ。極性を持つカルボン酸金属化合物は、メタノールなどの極性有機溶剤により多くの量が分散し、分散濃度が相対的に高い分散液が作成できる。この分散液を熱処理すると、より多くの金属微粒子が生成できる。また、分岐鎖構造は直鎖構造より鎖の長さが短いため熱分解し易く、さらに安価な熱処理費用で金属微粒子ないしは複合金属微粒子が析出する。これによって、さらに安価な費用でグラフェン接合体が製造できる。こうしたカルボン酸金属化合物として、オクチル酸金属化合物が挙げられる。
なお、カルボン酸における分岐鎖構造とは、カルボン酸を構成する炭化水素が、１つの炭化水素から構成された直鎖構造ではなく、２つの炭化水素に分岐された炭化水素から構成された分岐鎖構造をいう。この分岐鎖構造のカルボン酸は、分岐鎖構造によって分子構造の対象性が崩れる。また、分岐鎖構造の炭化水素は、２つの炭化水素に分岐されたため、直鎖構造の炭化水素より分岐された炭化水素の分子量が小さく、分岐鎖構造を持つカルボン酸は、直鎖構造のカルボン酸より熱分解温度が低い。
【００４９】  本発明における第二の課題は、グラフェンを安価な製造方法で接合し、グラフェンより面積が広い、ないしは厚みが厚いグラフェン接合体を容易に製造することである。つまり、前記したグラフェン接合体を製造する第１特徴手段から第１１特徴手段に関わるそれぞれの特徴を持つグラフェン接合体を製造するに当たり、最も簡単な製造方法でグラフェン接合体を製造することによって、それぞれの特徴ないしは性質を持つ安価なグラフェン接合体が製造でき、これによって、本発明の第二の課題が具体的に解決される。さらに、本発明における第三の課題を解決することに結びつく。
【００５０】  本発明に係わるグラフェンを接合してグラフェン接合体を製造する製造方法の第１特徴手段は、前記したグラフェンを製造する第１特徴手段から第４特徴手段のいずれかの特徴手段によってグラフェンを製造する第一の製造工程と、前記したグラフェン接合体を製造する第７特徴手段における有機金属化合物ないしは複数種類の有機金属化合物を有機溶剤に分散させて分散液を製造する第二の製造工程と、前記分散液に前記グラフェンの集まりを混合して懸濁液を作成する第三の製造工程と、前記懸濁液における前記有機溶剤を気化させて該懸濁液を濃縮する第四の製造工程と、前記濃縮された懸濁液を大気中で熱処理する第五の製造工程とからなる５つの製造工程による製造方法よって前記グラフェンを接合してグラフェン接合体を製造する製造方法である点にある。
【発明の効果】
【００５１】  つまり、グラフェンの製造工程では、前記したグラフェンを製造する第１特徴手段から第４特徴手段のいずれかの特徴手段によって、最も安価な黒鉛単結晶材料である鱗片状黒鉛粒子の集まりないし塊状黒鉛粒子の集まりに係る全ての黒鉛結晶の層間結合を同時に破壊し、莫大な数のグラフェンを簡単に製造することができ、これによって、最も安価にグラフェンが製造できる。分散液の作成工程では、磁性を有する金属微粒子ないしは複合金属微粒子の原料となる安価な有機金属化合物を有機溶剤に分散するだけで、容易に分散液が作成できる。懸濁液の作成工程では、グラフェンの集まりを有機金属化合物の分散液中に混合するだけで、容易に懸濁液が作成できる。懸濁液の濃縮工程では、有機溶剤を気化させるだけで、グラフェンの表面に有機金属化合物が吸着する。熱処理工程では、グラフェンに吸着した有機金属化合物を大気中で熱処理するだけで、グラフェンの表面に磁性を有する金属微粒子ないしは複合金属微粒子が担持する。この後、金属微粒子同士ないしは複合金属微粒子同士が磁気吸着してグラフェンが近接し、さらに磁気吸着した金属微粒子ないしは複合金属微粒子の表面に金属が析出し、金属微粒子同士ないしは複合金属微粒子同士が金属結合し、グラフェンが接合されてグラフェン接合体が製造される。このように本製造方法は、前記した５つの製造工程の全てについて、特段な手段は一切なく、極めて簡単な手段によって、グラフェンを接合して安価なグラフェン接合体を容易に製造することができ、前記した本発明の第二の課題が具体的に解決できる。
なお、金属微粒子の原料として用いる有機金属化合物は、大気雰囲気で熱分解が完了して金属が析出する。さらに、安価な有機酸と金属との化合物であため合成が容易で、かつ、様々な有機酸が様々な金属と反応して様々な有機金属化合物が合成できる。このため、安価な合成費用と安価な熱処理費用で、様々な性質を持つグラフェン接合体が製造できる。例えば、最初に銅微粒子をグラフェンの表面に担持させ、次に、この銅微粒子の表層に鉄を析出させ、銅と鉄とから複合金属微粒子を金属結合させ、グラフェン接合体を製造する。この際、析出する銅の量を鉄の析出量より多くした場合は、複合金属粒子の性質は銅の性質が優勢になる。これによって、グラフェン接合体は熱伝導性と電気導電性に優れる。さらに、展性に優れる銅の性質を持つ複合金属粒子がグラフェン接合体の表面に担持されるので、グラフェン接合体が様々な工業製品の表面に容易に圧着できる。このように、グラフェン接合体に複合金属微粒子の性質が反映され、さらに、複合金属微粒子の構成は自在に変えられるため、グラフェン接合体の性質も格段に拡大する。これによって、様々な性質を持つグラフェン接合体の特長を活かした工業製品の製造が安価に製造でき、本発明における第二の課題を解決する手段が、本発明の第三の課題を解決手段に結びつく。
【００５２】  本発明に係わるグラフェンを接合してグラフェン接合体を製造する製造方法の第２特徴手段は、前記した第１特徴手段の製造方法で製造したグラフェン接合体の集まりを、水素ガスを含む還元性雰囲気で還元焼成する還元焼成工程を追加して６つの製造工程によってグラフェン接合体を製造する製造方法であることを特徴とし、前記グラフェン接合体の集まりを還元焼成して該グラフェン接合体を接合し、これによって、新たなグラフェン接合体を製造する製造方法である点にある。
【発明の効果】
【００５３】  つまり、この手段によれば、グラフェン接合体の表面に担持した金属微粒子ないしは複合金属微粒子の表層に酸化膜が形成された場合であっても、前記グラフェン接合体を還元焼成することで、グラフェン接合体を接合して新たなグラフェン接合体が製造できる。すなわち、表面に担持された磁性を有する金属微粒子ないしは複合金属微粒子が発する磁力によってグラフェン接合体が接近し、金属微粒子同士ないしは複合金属微粒子同士が磁気吸着する。この後、グラフェン接合体の集まりを、水素ガスを含む還元性雰囲気で還元焼成すると、磁気吸着した金属微粒子ないしは複合金属微粒子の表層は新生金属に還元され、この新生金属同士が金属結合する。これによって、全てのグラフェン接合体が接合する。こうして、極めて面積が広いないしは極めて厚みが厚い一枚のグラフェン接合体が製造が可能になる。このように、還元焼成するグラフェン接合体の全てが、接合して一枚のグラフェン接合体になるため、還元焼成するグラフェン接合体の量ないしは数によって、新たに製造されるグラフェン接合体の面積ないしは厚みが決まる。この製造方法によって、製造するグラフェン接合体の面積と厚みの自由度が格段に広がるのみならず、予め決めた形状を有するグラフェン接合体が製造できる。この結果、前記した本発明の第二の課題が具体的に解決できる。さらに、グラフェン接合体の特長を活かした工業製品を製造する領域が格段に広がり、本発明の第三の課題を解決手段に結びつく。
【００５４】  本発明に係わるグラフェンを接合してグラフェン接合体を製造する製造方法の第３特徴手段は、前記した第１特徴手段における５つの製造工程から製造したグラフェン接合体の表面に担持された磁性を有する金属微粒子ないしは磁性を有する複合金属微粒子の表面に、新たに金属ないしは金属酸化物を析出させ、新たな複合金属微粒子ないしは複合微粒子を作成する作成工程を追加して、６つの製造工程でグラフェン接合体を製造することを特徴とし、該６つの製造工程からなる製造方法によって、前記新たな複合金属微粒子ないしは前記新たな複合微粒子が表面に担持するグラフェン接合体を製造する製造方法である点にある。
【発明の効果】
【００５５】  つまり、この手段によれば、グラフェンの接合に係わる金属微粒子ないしは複合金属微粒子とは異なる物質の構成からなる複合金属微粒子ないしは複合微粒子を、グラフェン接合体の表面に担持することができ、グラフェン接合体の表面の性質を自在に変えることができる。最初に、前記した第１特徴手段における５つの製造工程でグラフェン接合体を製造する。このグラフェン接合体の表面に担持された金属微粒子ないしは複合金属微粒子を構成する金属とは異なる金属で構成される新たな有機金属化合物を、有機溶剤で分散した分散液を作成する。この分散液に前記したグラフェン接合体を混合して懸濁液を作成する。次に、この懸濁液を大気中で熱処理する。有機溶剤の気化が完了すると、新たな有機金属化合物がグラフェン接合体の表面に吸着する。さらに、吸着した新たな有機金属化合物が熱分解すると、グラフェン接合体の表面に担持された金属微粒子ないしは複合金属微粒子の表面に、新たな金属ないしは新たな金属酸化物が析出する。この製造方法によって、グラフェン接合体の表面に担持される複合金属微粒子ないしは複合微粒子の構成が格段に広がり、また、グラフェン接合体の表面の性質が自在に変えられる。さらに、グラフェン接合体の表面に担持された複合金属微粒子ないしは複合微粒子の構成は、グラフェン同士を接合する金属微粒子ないしは複合金属微粒子の構成と異なるため、グラフェン接合体の表面の性質はグラフェン接合体の内部の性質とは異なる。これによって、グラフェン接合体が有する性質の幅が格段に広がり、このグラフェン接合体の特長を活かした工業製品を製造する幅が格段に広がり、本発明の第三の課題を解決手段に結びつく。
例えば、前記したグラフェンの表面に銅と鉄とからなる複合金属微粒子を担持し、この複合金属微粒子の金属結合で製造されたグラフェン接合体は、グラフェンの間隙のみならず、グラフェン接合体の表面にも複合金属微粒子が担持される。さらに、複合金属微粒子の表層に酸化アルミニウムを析出させ、かつ、酸化アルミニウムの析出量を銅および鉄の析出量より多くした場合は、このグラフェン接合体の表面に担持される複合微粒子の性質は酸化アルミニウムの性質が優勢になる。これによって、グラフェン接合体の表面は、電気絶縁性で熱伝導性に優れる酸化アルミニウムの性質を持つ。いっぽう、グラフェン接合体自体は、銅と鉄とからなる複合金属微粒子の性質が反映され、熱伝導性と電気導電性に優れる。あるいは、グラフェンを鉄微粒子の金属結合で接合してグラフェン接合体を製造する。このグラフェン接合体の表面に担持された鉄微粒子の表層に白金を析出させた場合は、白金が表層を構成する複合金属微粒子が莫大な数としてグラフェン接合体の表面に担持する。このグラフェン接合体は効率よい触媒作用を発揮する。
前記した現象は次の理由に基づく。グラフェン接合体に新たな有機金属化合物の熱分解によって新たな物質が析出する場合は、グラフェン同士が金属微粒子ないしは複合金属微粒子の金属結合で接合され、このグラフェン同士が接合される間隙が極微小であるため、新たな有機金属化合物の分散液は、その表面張力によってグラフェン同士の微細な間隙に浸入ないしは浸透することはできない。このため、新たな有機金属化合物はグラフェン接合体の表面に吸着し、この有機金属化合物が熱分解すると、グラフェン接合体の表面に担持された金属微粒子ないしは複合金属微粒子が、新たな物質が析出する核となって新たな物質が析出する。つまり、グラフェン接合体の表面に複合金属微粒子ないしは複合微粒子を担持させる方法には、２つの方法がある。その一つは、前記したグラフェン接合体を製造する製造方法の第１特徴手段に基づく方法である。他の方法が本特徴手段の方法である。本特徴手段による方法では、新たに析出する金属ないしは金属酸化物が、グラフェン接合体の表面にのみに析出するので、グラフェン接合体における内部の性質と表面の性質とを異なるものにすることができるという利点がある。
【第三の課題を解決するための手段】
【００５６】  本発明における第三の課題は、グラフェンないしはグラフェン接合体の特長を活かした工業製品や工業用材料を製造することである。この課題は、グラフェン製造の第１特徴手段から第４特徴手段のいずれかの特徴手段で製造した安価なグラフェンを用い、ないしは、グラフェン接合体を製造する第１特徴手段から第１１特徴手段のいずれかの特徴手段で製造する様々な特徴を持つグラフェン接合体を、グラフェン接合体を製造する製造方法の第１特徴手段から第３特徴手段のいずれかの特徴手段で製造した安価なグラフェン接合体を用い、グラフェンないしはグラフェン接合体が有するそれぞれの固有の特徴を工業製品や工業用材料の機能に活かし、あるいは、工業製品や工業用材料に新たな機能を付加し、これによって工業製品や工業用材料の付加価値を著しく高めることによって解決できる。
すなわち、安価なグラフェンないしは安価なグラフェン接合体を工業製品に接合し、ないしは工業用材料と複合化させ、あるいはグラフェン接合体で新たな工業製品を製造し、これによって、グラフェンないしはグラフェン接合体が持つ様々な特長が、工業製品や工業用材料に新たな性質や新たな機能として反映され、この結果、工業製品が有する従来の問題点を容易に解決する、あるいは、工業製品が従来に比べて著しく安価に製造できる、また、工業製品や工業材料の機能が従来に比べて著しく向上する、あるいは、新たな工業用材料によって画期的な機能を有する工業製品が製造できるなど、安価なグラフェンないしは安価なグラフェン接合体を用いることで、従来の工業製品や工業用材料の姿を大きく変えることができるという画期的な効果を生むことで、本発明の第三の課題が解決できる。
【００５７】  本発明に係わるグラフェンを用いることによって工業製品に新たな性質を付与する工業製品の製造に係わる第１特徴手段は、前記したグラフェンを製造する第５特徴手段ないしは第６特徴手段のいずれかの特徴手段によって製造したグラフェンの集まりを工業製品に吸着させ、該工業製品を熱処理することで前記グラフェンが接合してグラフェン接合体が生成され、該グラフェン接合体が前記工業製品に磁気吸着し、ないしは、該グラフェン接合体が前記工業製品を被覆し、これによって、前記工業製品に磁気吸着したグラフェン接合体が、ないしは、前記工業製品を被覆したグラフェン接合体が、前記工業製品に新たな性質を付与する工業製品を製造することを特徴とする点にある。
【発明の効果】
【００５８】  つまり、この手段によれば、前記したグラフェンを製造する第５特徴手段ないしは第６特徴手段のいずれかの特徴手段によって製造したグラフェンの集まりを工業製品に吸着させ、この工業製品を熱処理すると、グラフェンに吸着した磁性を有する金属を析出する原料が、ないしは、磁性を有する金属を析出する原料を含む複数種類の原料が熱分解し、磁性を有する金属微粒子が、ないしは、磁性を有する複合金属微粒子がグラフェンの表面に担持する。さらに、磁性を有する金属微粒子ないしは磁性を有する複合金属微粒子の磁気吸着によって、グラフェン同士が近接する。更に、磁気吸着した微粒子の表面に金属が析出して、磁性を有する金属微粒子同士の金属結合で、ないしは、磁性を有する複合金属微粒子同士の金属結合でグラフェン接合体が生成される。このグラフェン接合体が生成される現象は、グラフェンが吸着した工業製品の表面で起こるため、生成されたグラフェン接合体は、工業製品が磁性を有する場合は工業製品に磁気吸着し、工業製品が磁性をもたない場合は工業製品を被覆する。この結果、工業製品は、新たに磁気吸着したグラフェン接合体の性質を、ないしは、新たに被覆されたグラフェン接合体の性質を発揮する。このように、金属を析出する原料を熱分解させる熱処理を行うだけで、グラフェン接合体が持つ様々な優れた性質が、工業製品に新たに付与されるという画期的な効果をもたらす。
【００５９】  本発明に係わるグラフェンを用いることによって工業製品に新たな性質を付与する工業製品の製造に係わる第２特徴手段は、前記した第１特徴手段に記載した工業製品に磁気吸着したグラフェン接合体は、ないしは、工業製品を被覆したグラフェン接合体は、該工業製品に撥水性を付与するグラフェン接合体であって、工業製品に磁気吸着したグラフェン接合体が、ないしは、工業製品を被覆したグラフェン接合体が、該工業製品に撥水性を付与する工業製品を製造すること点にある。
【発明の効果】
【００６０】  つまり、グラフェン接合体の表面には、ナノレベルの大きさの金属微粒子ないしは複合金属微粒子が、莫大な数として離散的に担持されているので、グラフェン接合体の表面はナノレベルの凹凸を有する。こうしたグラフェンシ接合体が生成される現象は、グラフェンが吸着した工業製品の表面で起こるため、工業製品が磁性を持つ場合は、工業製品の表面に莫大な数のグラフェン接合体が磁気吸着し、工業製品が磁性をもたない場合は、工業製品の表面を莫大な数のグラフェン接合体が覆う。この結果、工業製品の表面には莫大な数のナノレベルの凹凸が形成され、この凹凸の全表面積は莫大な広さの表面積を有し、いわゆるフラクタル面に近い面になる。このような工業製品の表面に液滴が接触すると、液滴の表面張力によってナノレベルの凹凸に液体が入り込むことは出来ず、液滴の液面は莫大な数のナノレベルの凹凸と点接触に近い状態で接する。この結果、工業製品の表面は、接触角が１８０度に近い超撥水性を示す。つまり、ミリ単位の微細な液滴であっても、液滴の大きさに比べて金属微粒子ないしは複合金属微粒子の大きさが６桁近く小さいため、液滴は莫大な数の金属微粒子ないしは複合金属微粒子と点接触に近い状態で接し、工業製品の表面はフラクタル面に近い面を形成し、超撥水性の性質を示す。
ここで、工業製品の製造方法を説明する。前記したグラフェンを製造する第５特徴手段ないしは第６特徴手段のいずれかの手段で製造したグラフェンの集まりと工業製品とを、金属を析出する原料が溶解ないしは分散しにくい液体、例えば水に混合して攪拌する。この後、水を蒸発させると、グラフェンの集まりが、工業製品に吸着する。この工業製品を熱処理すると、グラフェンに吸着した金属の原料が熱分解し、磁性を持つ金属微粒子ないしは磁性を持つ複合金属微粒子がグラフェンの表面に担持し、磁性を持つ金属微粒子同士ないしは磁性を持つ複合金属微粒子同士が磁気吸着し、全てのグラフェンが互いに近接する。さらに、磁気吸着した微粒子の表面に金属が析出し、これによって、磁性を持つ金属微粒子同士ないしは磁性を持つ複合金属微粒子同士の金属結合によってグラフェンが接合してグラフェン接合体が生成される。このグラフェン接合体が生成される現象は、グラフェンが吸着した工業製品の表面で起こるため、生成されたグラフェン接合体は、工業製品が磁性を持つ場合は工業製品に磁気吸着し、工業製品が磁性を持たない場合は工業製品に極薄い被膜を形成する。これによって、工業製品の表面は新たに超撥水性を示す。
前記した磁性を有する工業製品の好適な一例として、例えば、スクリーン印刷で用いるメタルマスク版が挙げられる。前記したグラフェンの集まりが吸着したメタルマスク版を熱処理してグラフェン接合体を生成すると、メタルマスク版の表面にグラフェン接合体が磁気吸着し、メタルマスク版の表面に超撥水性が付与される。この結果、ペースト剤やレジスト剤がメタルマスク版から容易に剥離し、メタルマスク版によるスクリーン印刷精度が大幅に向上する。また、メタルマスク版の洗浄が一切不要になる。メタルマスク版は、ニッケルやニッケル合金、あるいはマルテンサイト系やフェライト系のステンレススチールで構成すれば、メタルマスク版は強磁性の性質を持つ。なお、メタルマスク版へのグラフェン接合体の磁気吸着力が弱いことが問題になれば、グラフェン接合体が磁気吸着した後に、着磁機によってメタルマスク版を着磁させれば、磁気吸着力は著しく増大する。また、グラフェン接合体は極めて微細な物質であるため、メタルマスク版にグラフェン接合体が磁気吸着してもメタルマスク版の形状は変わらず、メタルマスク版のスクリーン印刷精度は変わらない。なお、新たに撥水性を付与する工業製品は、前記したメタルマスク版に限定されることはない。グラフェン接合体が工業製品に磁気吸着すれば、工業製品の表面に新たに撥水性を付与される。
また、磁性を持たない工業製品の好適な事例として、各種の液体を噴射するノズルが挙げられる。つまり、グラフェンを製造する第５特徴手段ないしは第６特徴手段のいずれかの特徴手段で製造したグラフェンをノズルに吸着させ、このノズルを熱処理してグラフェン接合体を生成すると、ノズルの内表面と外表面とにグラフェン接合体の極薄い被膜が形成され、ノズルに超撥水性が付与される。これによって、ノズルの内面のみならず外面にも異物が付着することがなくなる。この結果、ノズルを洗浄することなく、半永久的にノズルが使用できる。例えば、温水洗浄便座における肛門部および女性局部を洗浄する洗浄ノズルがある。この洗浄ノズルは、ケーシングの収容位置から洗浄位置まで往復動作するノズルロッドを備え、その先端に洗浄水を噴出させるための吐出穴を有するノズルヘッドを設けている。このようなノズル装置では、洗浄の時にはノズルヘッド部分が人体の局部に接近して洗浄水を噴射するため、洗浄の際に汚水や汚物が浴びやすい。そのため、洗浄動作の前後に洗浄水をノズルヘッドに噴射してノズルヘッドの洗浄を行なっている。ノズルヘッドの内表面と外表面とに、グラフェン接合体からなる超撥水性の極薄い被膜を形成させることによって、洗浄時の汚水、汚物がノズルヘッドに付着することがなくなり、かつ、クリーニング動作が不要になる。
また、液体を噴射させるノズルの他の事例として、液晶表示パネルやプラズマ表示パネルなどの製造に用いるガラス基板、半導体ウエハ、半導体製造装置用のマスク基板などの各種基板の表面に、フォトレジスト液、カラーレジスト液、現像液、超純水などの各種液体を供給するための液体供給ノズルが挙げられる。例えば、液晶表示パネルの製造工程において、スリット状の開口を有するノズルを用いてガラス基板に対してフォトレジスト液を吐出しながらノズルを移動させて塗布する。このノズルの表面にグラフェン接合体からなる超撥水性を有する極薄い被膜を形成すると、ノズルの表面にフォトレジスト液は付着しない。また、グラフェン接合体の被膜は極めて薄く、かつ金属微粒子同士の金属結合力に基づく強度を有するため、ノズルの先端がガラス基板と接触したとしても被膜が剥がれることはない。なお、新たに撥水性を付与する工業製品は、前記した液体を噴射するノズルに限定されることはない。工業製品の表面をグラフェン接合体で覆うことで、工業製品の表面に新たに優れた撥水性を付与することが出来る。
【００６１】  本発明に係わるグラフェンを用いることによって工業製品に新たな性質を付与する工業製品の製造に係わる第３特徴手段は、前記した第１特徴手段で記載した工業製品に磁気吸着したグラフェン接合体は、ないしは、工業製品を被覆したグラフェン接合体は、該工業製品に耐摩耗性を付与するグラフェン接合体であって、工業製品に磁気吸着したグラフェン接合体が、ないしは、工業製品を被覆したグラフェン接合体が、該工業製品に耐摩耗性を付与する工業製品を製造する点にある。
【発明の効果】
【００６２】  つまり、グラフェンは、そのヤング率は１０２０ＧＰａと非常に大きな値を持つ。この値はダイアモンドのヤング率１０５０ＧＰａに近い。さらに、剪断弾性率も４４０ＧＰａという極めて大きな数値を持つ。このように、グラフェンは壊れにくい物質である。このようなグラフェンが接合されて、グラフェン接合体が生成される。グラフェン接合体が磁気吸着した工業製品に、ないしは、グラフェン接合体が極薄い被膜として接合した工業製品に応力が加わると、グラフェン接合体の表面に担持された莫大な数の金属微粒子ないしは複合金属微粒子のうち少数の微粒子が直接応力を受ける。この応力が過大である場合は、微粒子がグラフェン接合体から剥ぎ落ちる。このような過大の応力が継続して加わると、グラフェン接合体の表面はグラフェンが剥き出しになった状態になり、工業製品の表面は前記したグラフェンの機械的強度を有する。いっぽう、莫大な数のグラフェンが莫大な数の金属微粒子ないしは複合金属微粒子の金属結合によってグラフェン接合体が生成されるため、グラフェン接合体には、莫大な数のグラフェンが接合されている。このようなグラフェン接合体の表面に応力が加わると、この応力はグラフェン接合体の表層のグラフェンから内部のグラフェンに順次伝達され、グラフェンの接合を担う金属微粒子ないしは複合金属微粒子に加わる応力は著しく分散される。この結果、グラフェンの接合は破壊されず、これによって、グラフェン接合体は破壊されない。このため、工業製品の表面は、表面を覆ったグラフェン接合体によって摩耗が起こらない。つまり、グラフェンは優れた機械的強度を有する物質であるが極微細な物質であるため、グラフェンを直接、工業製品に接合させることは困難である。このため、莫大な数のグラフェンを接合したグラフェン接合体を工業製品に接合させることで、工業製品の表面にグラフェンに準ずる機械的強度をもたせ、あるいは、表層に加わった過大な応力を莫大な数のグラフェンに分散させてグラフェン接合体の破壊が回避できる。なお、新たに耐磨耗性を付与する工業製品の製造方法は、６０段落で記載した新たに撥水性を付与する工業製品の製造と同様であるため、説明は省略する。
前記した磁性を持つ工業製品の好適な事例として、光ディスクを製造する際に用いるスタンパーが挙げられる。スタンパーは、成形時に高温のポリカーボネート樹脂に接触すると熱膨張する。このため光ディスク基板の成形時に、スタンパーは膨張と収縮を繰り返す。その結果、スタンパーは金型と摩擦をおこし、スタンパーの一部が削られる。この削られたスタンパー成分のニッケル粉が他の場所に移動し、成形中の圧力によってスタンパーが変形する。この結果、変形したスタンパーによって成形される基板形状は正規の基板形状とは異なり、使用できるスタンパーの寿命が短くなるという課題がある。
グラフェンを製造する第５特徴手段ないしは第６特徴手段のいずれかの特徴手段で製造したグラフェンをスタンパーに吸着させ、このスタンパーを熱処理してグラフェン接合体を生成すると、スタンバーの表面にグラフェン接合体が磁気吸着し、スタンバーの表面は耐摩耗性が著しく向上する。また、グラフェン接合体は極薄い被膜であるため、スタンパー表面の形状は変わらない。なお、スタンバーは、記録したビットの表面にニッケル薄膜がスパッタリングで形成されているので強磁性の性質を持つ。このため、ビットが形成された表面に、グラフェン接合体が選択的に磁気吸着する。また、グラフェン接合体に担持された金属微粒子から発する磁力は、スタンパーのニッケル薄膜の磁力に比べて著しく小さいため、ニッケル薄膜の磁力がグラフェン接合体で乱されない。このように、スタンパーにグラフェン接合体を磁気吸着させるだけで、スタンパーは半永久的に使用することができるという画期的な作用効果をもたらす。なお、新たに耐摩耗性を付与する磁性を持つ工業製品は、スタンバーに限定されない。グラフェン接合体が磁気吸着すれば、新たに耐摩耗性が付与される。
また、磁性を持たない工業製品の好適な事例として、電気・電子部品のコネクタ、電気機械式小型リレー、プリント配線板、ブレーカーなどに用いられている電気接点がある。電気接点には、機械的特性、電気伝導性に優れる銅や銅合金などの金属部材に拡散防止や耐久性向上のためにニッケル（Ｎｉ）もしくはＮｉ合金の下地メッキを行い、その上に電気伝導性と耐食性にすぐれる銀（Ａｇ）メッキを行った材料からなるものがある。また、銅や銅合金に硬質Ａｇや硬質Ａｕのメッキを施すものもある。しかしながら、Ｎｉメッキ上にＡｇメッキを行った材料では、実装リフロー時や樹脂溶着などにより熱がかかるとＡｇとＮｉ間の密着力が低下するという問題点がある。また、硬質Ａｇメッキや硬質Ａｕの処理を施した電気接点材では、無光沢Ａｇ材やＡｕ材よりは摩耗性が少ないものの、比較的大きい荷重での摺動が必要な箇所に用いるとすぐに消耗し、基材が露出して酸化や腐食を生じることで摺動接点材の導通不良をしばしば起こす。このように、電気接点の多くの問題はメッキ層に関わる問題であって、メッキ層が下地金属に積層することでメッキ層が形成されるため、メッキ層と下地金属との結合力がアンカー効果による弱い結合力であることによる。
グラフェンを製造する第６特徴手段におけるグラフェンを用いて、鉄と銅とからなる複合金属微粒子の金属結合でグラフェン接合体を生成する場合は、グラフェン接合体の表面に担持される複合金属微粒子は、電気接点の下地金属である銅や銅合金と金属結合する。この理由は、有機金属化合物の熱分解によって析出する金属は、不純物を一切持たず、極めて活性度の高い金属であることによる。これによって、グラフェン接合体と下地金属との結合力が著しく増大し、また、グラフェン接合体からなる被膜によって表面の耐摩耗性が向上する。この被膜は、厚みに対する表面積の比率が著しく大きく、かつ、グラフェンが導電性を持つため、被膜が形成する電気抵抗は極めて小さい。さらに、電気接点はグラフェン接合体の被膜を介して他の部材との電気的接合を図るため、電気接点の下地金属が他の金属と直接接触することはなく、下地金属の拡散は起こらない。また、被膜の形成は、グラフェンに吸着した金属を析出する原料を熱処理するだけであり、被膜を形成する費用は、メッキ処理の費用に比べて著しく安価である。このように、グラフェン接合体の被膜によって電気接点の下地金属を被覆する利点は、耐摩耗性の向上のみならず多くの利点がある。なお、新たに耐摩耗性を付与する工業製品は、電気接点に限定されることはなく、グラフェン接合体の被膜が工業製品の表面に形成できればよい。
【００６３】  本発明に係わるグラフェンを用いることによって工業製品に新たな性質を付与する工業製品の製造に係わる第４特徴手段は、前記した第１特徴手段で記載した工業製品に磁気吸着したグラフェン接合体は、ないしは、工業製品を被覆したグラフェン接合体は、該工業製品に潤滑性を付与するグラフェン接合体であって、工業製品に磁気吸着したグラフェンシ接合体が、ないしは、工業製品を被覆したグラフェン接合体が、該工業製品に潤滑性を付与する工業製品を製造する点にある。
【発明の効果】
【００６４】  つまり、本発明における工業製品の表面に磁気吸着ないしは表面を被覆したグラフェン接合体は、ナノレベルの大きさの金属微粒子ないしは複合金属微粒子が莫大な数として離散的に表面に担持されているので、グラフェン接合体の表面はナノレベルの凹凸を持つ。これによって、工業製品の表面には莫大な数のナノレベルの凹凸が形成され、いわゆる鏡面仕上げの平坦度より２桁近く平坦度が優れる。このため、例えば、工業製品が摺動部品ないしは被摺動部品であれば、工業製品の摺動部ないしは被摺動部に磁気吸着したグラフェン接合体は、ないしは、摺動部ないしは被摺動部を被覆したグラフェン接合体は、相手の部材と複数の接触点からなる点接触に近い状態で接触し、接触面積が激減することで、摺動時における摩擦力は激減する。これによって、摺動時における摩耗が著しく低減すると共に、異音の発生や摩擦熱の発生など摺動に係わる多くの問題点が同時に払拭できる。なお、新たに潤滑性を付与する工業製品の製造方法は、６０段落で記載した撥水性を付与する工業製品の製造方法と同様であるため、説明は省略する。
潤滑性を新たに付与する工業製品の好適な事例として、軸受、歯車、ギアなどの摺動部ないしは被摺動部に設けられる摺動部材が挙げられる。従来は、非晶質炭素材料や粉末合金材料からなる焼結体や熱可塑性樹脂の成形体などからなる摺動部品ないしは被摺動部品の摺動部ないしは被摺動部に、フッ素樹脂やフッ素樹脂の複合材やダイアモンドライクカーボンなどの摺動材料が使用されている。フッ素樹脂やフッ素樹脂の複合材からなる摺動部材ないしは被摺動部材においては、耐摩耗性が十分でなく耐久性に劣るという問題点を有する。また、ダイアモンドライクカーボンにおいては、表面の平坦度をサブミクロンレベルに上げることができず、摩擦力が大きく、相手部材に対する攻撃性のみならず摺動性や摩擦熱および異音を発生する上で問題点を有する。このような摺動上の問題の根本的な要因は、摺動部ないしは被摺動部における摩擦力に集約される。つまり、摩擦力を激減させることで、摺動に係わる多くの問題点が同時に解決できる。しかしながら、従来の製法によっては、摺動部ないしは被摺動部の表面をナノレベルの平坦度に加工することは困難であり、鏡面仕上げによるサブミクロンの平面度が限度である。従って、摺動部材ないしは被摺動部材の表面を構成する材料を変えたとしても、摺動部ないしは被摺動部における摩擦力を著しく低減することはできず、摺動に係わる根本的な問題の解決にはならない。
摺動部材ないしは被摺動部材の表面にグラフェン接合体を磁気吸着ないしは被覆させ、表面をナノレベルの凹凸を有する平坦度とすることで、相手の部材と複数の接触点からなる点接触に近い状態で接触させ、摺動時における摩擦力が激減できる。なお、摺動部品ないしは被摺動部品の形状は、その用途に応じて種々の形態とすることができ、平板状、凸状、窪み状、円筒状又は円管状であって円筒の外表面に摺動部ないしは被摺動部を有するもの、円管状であってその内部の表面に摺動部ないしは被摺動部を有するものなど種々の形状が挙げられ、これらの摺動部ないしは被摺動部に微細なグラフェン接合体が接合する。また、摺動部品ないしは被摺動部品が磁性を有する場合はグラフェン接合体が磁気吸着し、摺動部品ないしは被摺動部品が非磁性の場合はグラフェン接合体からなる極薄い被膜が形成される。なお、新たに潤滑性を付与する工業製品は、摺動部品ないしは被摺動部品に限定されることはない。グラフェン接合体が工業製品に磁気吸着ないしは被覆すればよい。
【００６５】  本発明に係わるグラフェンを用いることによって工業製品に新たな性質を付与する工業製品の製造に係わる第５特徴手段は、前記した第１特徴手段で記載した工業製品に磁気吸着したグラフェン接合体は、複合金属微粒子が表面に担持されたグラフェン接合体であって、該グラフェン接合体が工業製品に磁気吸着することによって、前記複合金属微粒子の性質が前記工業製品に付与されることを特徴とする工業製品を製造する点にある。
【発明の効果】
【００６６】  つまり、この手段によれば、複合金属微粒子が表面に担持したグラフェン接合体を強磁性の性質を持つ工業製品に磁気吸着させることで、工業製品に複合金属微粒子の性質を付与することができる。このような好適な事例として、複合金属微粒子の表層を、触媒作用を有する金属ないしは合金で構成し、このグラフェン接合体を工業製品に磁気吸着させ、新たに触媒作用を工業製品に付与する事例が挙げられる。さらに、触媒作用を付与する工業製品の好適な事例として、微細な線径からなる強磁性の線材を編んで製造するスクリーンメッシュが挙げられる。つまり、グラフェン接合体の表面に担持された複合金属微粒子は、微粒子であるがゆえに体積に対する表面積の比率である比表面積は大きい。比表面積が大きい複合金属微粒子の表層が、触媒作用を有する金属ないしは合金で構成されるため、複合金属微粒子は効率のよい触媒作用を発揮する。また、複合金属微粒子の表層のみが外界と接し触媒作用を発揮するため、高価な材料からなる触媒作用を有する金属ないしは合金は、複合金属微粒子の表層のみに留められる。また、グラフェン接合体は極めて扁平な物質であるため、表面に莫大な数の複合金属微粒子が担持でき、全ての複合金属微粒子は外界にさらされ、触媒作用を発揮する。さらに、スクリーンメッシュは２次元的に広がった平面状の工業製品であるため、スクリーンメッシュに磁気吸着した全てのグラフェン接合体は、その表面に担持された全ての複合金属微粒子が外界にさらされ、全ての複合金属微粒子が触媒作用を発揮する。このため、莫大な数の複合金属微粒子がグラフェン接合体の表面に担持され、さらに、莫大な数のグラフェン接合体が磁気吸着しているスクリーンメッシュは、これまでの触媒作用では考えられない極めて効率よい触媒作用を発揮する。
このようなスクリーンメッシュは、例えば、固体高分子形燃料電池におけるアノード触媒ないしはカソード触媒に用いることで、触媒作用の効率が飛躍的に向上する。このため、従来のアノード触媒ないしはカソード触媒の製造コストに比べて、著しく安価な製造コストで触媒作用を発揮するスクリーンメッシュが製造できる。
ここで、触媒作用を持つスクリーンメッシュの製造方法を説明する。強磁性の性質を有するスクリーンメッシュは、ニッケルやニッケル合金、あるいはマルテンサイト系やフェライト系のステンレススチールの細線を編むことで製造する。第一の有機金属化合物として有機鉄化合物を用い、前記したグラフェンを製造する第５特徴手段に基づいて、有機鉄化合物がグラフェンに吸着したグラフェンの集まりを製造する。このグラフェンの集まりを、有機鉄化合物が溶解ないしは分散しにくい液体、例えば水に混合させ、この混合液にスクリーンメッシュを浸漬して攪拌する。この後、水を蒸発させると、スクリーンメッシュの表面に、有機鉄化合物が吸着したグラフェンの集まりが吸着する。さらに、スクリーンメッシュを容器から取り出して大気雰囲気で熱処理すると、スクリーンメッシュに吸着していた有機鉄化合物が熱分解して鉄微粒子同士の金属結合によってグラフェン接合体が生成され、このグラフェン接合体はスクリーンメッシュに磁気吸着する。
次に、新たな有機金属化合物として有機白金化合物を用意する。この有機白金化合物のアルコール分散液が入った容器に、グラフェン接合体が磁気吸着したスクリーンメッシュを浸漬する。この後、アルコールを蒸発させ、スクリーンメッシュの表面に有機白金化合物を吸着させる。容器からスクリーンメッシュを取り出し、還元性雰囲気で熱処理する。スクリーンメッシュに吸着した有機白金化合物が還元されると、スクリーンメッシュに磁気吸着したグラフェン接合体の表面に担持された鉄微粒子の表層に白金が析出し、鉄と白金とからなる複合金属微粒子が形成される。この結果、莫大な数からなる複合金属微粒子が表面に担持されたグラフェン接合体が、莫大な数のグラフェン接合体としてスクリーンメッシュに磁気吸着し、このスクリーンメッシュは極めて効率よい触媒作用を発揮する。
また、触媒作用を持つ金属としてパラジウムを用いる場合は、新たな有機金属化合物として、有機パラジウム化合物を用いる。さらに、触媒作用を持つ金属としてルテニウムを用いる場合は、有機ルテニウム化合物を用いる。また、触媒作用を持つ金属を、白金とルテニウムとからなる合金とする場合は、新たな有機金属化合物として有機白金化合物と有機ルテニウム化合物を用いる。この有機白金化合物と有機ルテニウム化合物とをアルコールに分散し、この分散液が入った容器に、グラフェン接合体が磁気吸着したスクリーンメッシュを浸漬する。アルコールを蒸発させた後に、容器からスクリーンメッシュを取り出し還元性雰囲気で熱処理する。スクリーンメッシュに吸着した有機白金化合物と有機ルテニウム化合物とが同時に還元され、スクリーンメッシュに磁気吸着したグラフェン接合体の表面に担持された鉄微粒子の表層に、白金とルテニウムとが同時に析出して、白金とルテニウムとの合金が複合金属微粒子の表層に形成される。また、触媒作用を持つ金属として、白金とコバルトとからなる合金を用いる場合は、前記した有機ルテニウム化合物の代わりにコバルト化合物を用いる。
ここで、固体高分子形燃料電池（Ｐｏｌｙｍｅｒ  Ｅｌｅｃｔｒｏｌｙｔｅ  Ｆｕｅｌ  Ｃｅｌｌ）におけるアノード触媒ないしはカソード触媒の作用を説明する。負極側に水素やメタノールなどの燃料が供給されて燃料極を構成し、負極側に配置されたアノード触媒の元で下記の酸化反応を起こし、燃料がプロトンＨ＋と電子ｅ−とに分解する。［化１］は、水素を燃料として用いた場合の酸化反応で、［化２］はメタノールを燃料として用いた場合の酸化反応である。
【化１】
2013237602.tif 000003
【化２】
2013237602.tif 000004
この後、プロトンは固体電解質の膜内を移動して、陽極側に配置されたカソード触媒に至る。電子は負極から導線を通って陽極に移動し、さらに陽極側に配置されたカソード触媒に至る。このカソード触媒には空気が供給され、この空気が陽極としての空気極を構成する。カソード触媒の下では、下記の［化３］で示す還元反応が起こり、水が生成される。つまり、燃料電池は、燃料極で燃料をプロトンと電子とに分解し、この電子の生成によって電圧が発生し、空気極でプロトンと電子とが空気中の酸素ガスと反応してよって水を生成する。こうした化学反応が、アノード触媒とカソード触媒の近くで連続して発生する。
【化３】
2013237602.tif 000005
以上に説明した固体高分子形燃料電池の動作においては、燃料をプロトンと電子とに分解する酸化反応を担うアノード触媒の触媒作用の効率と、燃料の酸化反応から生成されたプロトンと電子が酸素と反応して水を生成する還元反応を担うカソード触媒の触媒作用の効率とが、燃料電池における発生電圧の大きさを決める重要な役割を担う。
次に、前記したグラフェン接合体によるアノード触媒ないしはカソード触媒の作用効果を説明する。固体高分子形燃料電池では、負極側に供給される燃料に微量の一酸化炭素が含まれる。白金族の金属、たとえば白金、ロジウムおよびパラジウムは、一酸化炭素を吸着する性質を持つ。これによって、白金族の金属の表面が一酸化炭素の被膜で覆われ、白金族の金属の触媒作用を阻害する、いわゆる触媒の失活状態になる。他方、鉄は常温においても一酸化炭素を吸着して金属カルボニルと呼ばれる遷移金属錯体を、鉄の場合は鉄ペンタカルボニルＦｅ（ＣＯ）５を形成する。このため、グラフェン接合体の表面に担持された複合金属微粒子の構造を、表層の多くを白金族の金属で構成し、表層の一部に鉄を残す構造とすると、白金族の金属は一酸化炭素によって被毒しない。つまり、複合金属微粒子の表層は、鉄が一酸化炭素と反応して鉄ペンタカルボニルを生成し、白金族の金属が触媒作用を発揮する。いっぽう、白金族の複数の金属からなる合金、例えば、白金ルテニウムは、触媒作用を持つが一酸化炭素を吸着しない。さらに、白金族の金属とコバルトとからなる合金、例えば白金コバルトやパラジウムコバルトは、触媒作用を持つが一酸化炭素を吸着しない。このため、複合金属微粒子の表層の一部に鉄を残す必要はない。
以上に説明したように、燃料と接するアノード触媒に、鉄と白金ないしは鉄とパラジウムとからなる複合金属微粒子が表面に担持されたグラフェン接合体を用いることが出来る。すなわち、グラフェンの表面に担持した鉄微粒子の金属結合で、グラフェンを接合してグラフェン接合体を製造する。さらに、グラフェン接合体の表面に担持された鉄微粒子の表層に、鉄の析出量より僅かな量として、たとえば１／３０以下の量として白金ないしはパラジウムを析出させれば、表層の多くが白金ないしはパラジウムで構成され、表層の一部に鉄が残存する複合金属微粒子がグラフェン接合体の表面に形成される。これによって、白金と鉄、ないしはパラジウムと鉄で構成され複合金属微粒子の表層は、白金ないしはパラジウムが触媒作用を発揮し、鉄は一酸化炭素と反応して鉄ペンタカルボニルを生成する。このため、白金ないしはパラジウムは一酸化炭素によって被毒されない。このような２つの作用を持つ複合金属微粒子が、莫大な数として表面に担持されたグラフェン接合体は、アノード触媒に用いることが出来る。さらに、極めて扁平な物質であるグラフェン接合体の表面に莫大な数の複合金属微粒子が担持され、全ての複合金属微粒子が触媒作用を発揮する。また、白金ないしはパラジウムが析出する量を僅かにしたため、白金ないしはパラジウムを析出する高価な原料の使用量は少なくて済む。なお、このグラフェン接合体はカソード触媒として用いることもできる。
いっぽう、鉄と、白金とルテニウムとの合金とからなる複合金属微粒子が表面に担持されたグラフェン接合体は、アノード触媒ないしはカソード触媒として用いることができる。すなわち、グラフェンの表面に担持した鉄微粒子の金属結合で、グラフェン同士を接合してグラフェン接合体を製造する。さらに、このグラフェン接合体の表面に担持された鉄微粒子の表層に、鉄の析出量より少ない量として、たとえば１／１０以下の量として、白金とルテニウムとを同時に析出させ、鉄微粒子の表層に白金とルテニウムとからなる合金を形成する。これによって、グラフェン接合体の表面に担持される複合金属微粒子は、鉄微粒子の表面全体に白金とルテニウムとの合金層が薄く形成され、この複合金属微粒子は効率のよい触媒作用を発揮する。
また、アノード触媒ないしはカソード触媒に、鉄と白金族の金属とコバルトとの合金、例えば、白金コバルトないしはパラジウムコバルトからなる複合金属微粒子が表面に担持されたグラフェン接合体を用いることもできる。グラフェンの表面に担持した鉄微粒子の金属結合で、グラフェンを接合してグラフェン接合体を製造する。さらに、このグラフェン接合体の表面に担持された鉄微粒子の表層に、鉄の析出量より少ない量として、たとえば１／１０以下の量として、白金とコバルト、ないしはパラジウムとコバルトを同時に析出させ、鉄と、白金とコバルトとの合金ないしはパラジウムとコバルトとの合金からなる複合金属微粒子を形成する。これによって複合金属微粒子は、鉄微粒子の表面全体に白金とコバルト、ないしはパラジウムとコバルトとの合金層が薄く形成される。このため、この複合金属微粒子は効率のよい触媒作用を発揮する。
以上に説明したように、グラフェン接合体の表面に担持した複合金属微粒子は、微粒子であるがゆえに大きな比表面積を持つ。このため、複合金属微粒子の表層の多くの部分ないしは全てを、触媒作用を有する白金ないしはパラジウム、ないしは白金とルテニウムとの合金、ないしは白金族の金属とコバルトとの合金で構成した場合は、複合金属微粒子の表面が化学反応を起こす物質、ここでは、水素ないしはメタノール、および空気と効率よく接触でき、複合金属微粒子の触媒作用の効率が著しく上がる。また、グラフェン接合体は、グラフェンを接合した極めて平面状の物質で、厚みに対する面積の比率であるアスペクト比が極めて大きい。これによって、莫大な数からなる複合金属微粒子をグラフェン接合体の表面に担持でき、全ての複合金属微粒子の表層が燃料ないしは空気と直接接触する。このため、極めて効率のよい触媒作用を発揮する。さらに、こうしたグラフェン接合体が莫大な数として平面状のスクリーンメッシュに磁気吸着するので、グラフェン接合体の表面に担持された全ての複合金属微粒子が燃料ないしは空気と直接接するため、従来では考えられない極めて効率よい触媒作用を発揮する。この結果、グラフェン接合体が磁気吸着したスクリーンメッシュは、固体高分子形燃料電池における優れたアノード触媒ないしはカソード触媒として用いることができる。
前記したグラフェン接合体の表面に担持する複合金属微粒子が、表層に触媒作用を持つ金属で構成したのは一例である。例えば、接合する２つの工業製品の間に、熱伝導性を確保しつつ電気絶縁性を確保する場合は、鉄と銅とからなる複合金属微粒子の表層に酸化アルミニウムを析出した複合微粒子が担持されたグラファン接合体を吸着すればよい。さらに、グラフェン接合体をスクリーンメッシュに磁気吸着させたのは一例であって、スクリーンメッシュに限定されるものではない。つまり、強磁性の性質を持つ工業製品に、複合金属微粒子が担持されたグラフェン接合体を磁気吸着させることで、工業製品は複合金属微粒子の性質を新たに発揮する。このため、工業製品に新たに付与する性質に応じて、グラフェン接合体の表面に担持される複合金属微粒子の構成を決めればよい。
【００６７】  本発明に係わるグラフェンを用いることで工業製品に新たな性質を付与する工業製品の製造に係わる第６特徴手段は、前記した第５特徴手段におけるグラフェン接合体は、表層が触媒作用を有する金属ないしは合金で構成された複合金属微粒子が表面に担持されたグラフェン接合体であって、前記した第５特徴手段におけるグラフェン接合体が磁気吸着する工業製品はスクリーンメッシュであって、該スクリーンメッシュに対し、表面にプロトンが伝導する高分子電解質材料が吸着した第一の付加要素と、該スクリーンメッシュに磁気吸着した前記グラフェン接合体の表面に前記プロトンが伝導する高分子電解質材料が吸着した第二の付加要素を兼備させ、該２つの付加要素を兼備したスクリーンメッシュを用いて、固体高分子形燃料電池における燃料極ないしは空気極を製造する点にある。
【発明の効果】
【００６８】  最初に、スクリーンメッシュの構成と作用とを説明する。スクリーンメッシュは、次の３つの構成要素を持つ。第一に、表面にプロトンが伝導する高分子電解質材料が吸着している。第二に、表層の一部ないしは表層の全てについて触媒作用を有する金属ないしは合金で構成された複合金属微粒子が表面に担持されたグラフェン接合体が磁気吸着している。第三に、磁気吸着したグラフェン接合体の表面にプロトンが伝導する高分子電解質材料が吸着している。この３つの構成要素によって、スクリーンメッシュは、固体高分子形燃料電池における燃料極ないしは空気極として用いることができる。そして、スクリーンメッシュからなる燃料極、固体高分子電解質膜、スクリーンメッシュからなる空気極を圧着させて一体化すると、固体高分子形燃料電池における基本ユニットであるＭＥＡと呼ばれる膜／電極接合体（Ｍｅｍｂｒａｎｅ  Ｅｌｅｃｔｒｏｄｅ  Ａｓｓｅｍｂｌｙ）が製造できる。
次に、スクリーンメッシュの製造方法を説明する。スクリーンメッシュは、ニッケルやニッケル合金ないしはマルテンサイト系やフェライト系ステンレススチールなどの強磁性の合金からなり、線径が１５μｍ〜４０μｍ程度の細線を編んだもので、開口率が４０体積％以上を有する。高分子電解質材料が溶剤で希釈された希釈液を容器に充填し、この容器に、６６段落で説明したグラフェン接合体が磁気吸着したスクリーンメッシュを浸漬する。この後、スクリーンメッシュを容器から引き上げ、前記の溶剤を気化させる。これによって、スクリーンメッシュの表面全体に極薄い高分子電解質膜が吸着する、と共に、グラフェン接合体と、このグラフェン接合体の表面に担持された複合金属微粒子の表層にも極薄い高分子電解質膜が吸着する。なお、プロトンの伝導性を有する高分子電解質材料としては、ナフィオン（Ｎａｆｉｏｎ、アメリカのデュポン社の商標）、フレミオン（Ｆｌｅｍｉｏｎ、旭硝子株式会社の商標）、アシプレックス（Ａｃｉｐｌｅｘ、旭化成株式会社の商標）などのスルホン酸基を持ったフッ素系ポリマーであるパーフルオロスルホン酸とカーボンとの重合体が挙げられる。なお、燃料極と空気極とにサンドイッチされる固体高分子電解質膜も、同様の高分子電解質材料で構成される。
次に、前記した製法で製造したスクリーンメッシュの燃料極および空気極としての作用を説明する。燃料は、スクリーンメッシュの両面に磁気吸着したグラフェン接合体と常時接するので、グラフェン接合体の表面に担持された複合金属微粒子も燃料と接して触媒作用をもたらし、複合金属微粒子の近傍で燃料が酸化され、プロトンと電子とが生成される。生成されたプロトンは、複合金属微粒子の表面に吸着した高分子電解質膜から、圧着された固体電解質膜に伝導され、固体電解質膜を通って空気極に伝導される。一方、生成された電子は、複合金属微粒子からグラフェン接合体に伝導され、さらにスクリーンメッシュに伝導され、スクリーンメッシュから、導線を介して空気極に伝導される。こうして、燃料極で生成されたプロトンと電子とが空気極に達する。
なお、高分子電解質材料は、湿潤状態を保持することで、プロトンが水和されてスルホン酸基上をプロトンが移動する。空気極で生成される水は、カソード触媒としての複合金属微粒子の近傍で生成されるので、表層の高分子電解質膜に水が供給される。また、空気極側に磁気吸着した複合金属微粒子は固体電解質膜に圧着されているので、複合金属微粒子の表層に供給された水は、固体電解質膜に水を供給する。いっぽう、燃料極においても、燃料極側に磁気吸着した複合金属微粒子が固体電解質膜に圧着されているので、固体電解質膜に供給された水は、燃料側に磁気吸着した複合金属微粒子の表層の高分子電解質膜に供給される。さらに、燃料極および空気極のスクリーンメッシュ、グラフェン接合体および複合金属微粒子の表面に極薄い高分子電解質膜が形成されているので、複合金属微粒子から、燃料極および空気極のスクリーンメッシュとグラフェン接合体の表面に水が供給され、燃料極および空気極においても高分子電解質膜はプロトンを移動する機能を保持する。
次に、前記した製法で製造したスクリーンメッシュの空気極の作用を説明する。空気極の裏面に磁気吸着した複合金属微粒子が、固体電解質膜に圧着されているため、固体電解質膜を伝導したプロトンは、複合金属微粒子の表層の高分子電解質膜を介して、グラフェン接合体に吸着した高分子電解質膜に、さらに、スクリーンメッシュの表面に吸着した高分子電解質膜に伝導する。さらに、スクリーンメッシュの表面に磁気吸着したグラフェン接合体に伝導し、さらにグラフェン接合体の表面に担持された複合金属微粒子の表面に伝導する。この結果、固体電解質膜を伝導したプロトンは、空気極の裏面と表面とに存在する複合金属微粒子に到達する。一方、導線を伝導してきた電子は、スクリーンメッシュを介してグラフェン接合体に伝導し、さらに複合金属微粒子に到達する。こうして、空気極側の裏面と表面とに存在する複合金属微粒子は、常時空気と接しているので触媒作用を発揮し、空気中の酸素ガスがプロトンと電子と反応して水を生成する。この結果、燃料極における燃料の酸化反応と、空気極における還元反応とが連動して起こり、電圧が発生する。
次に、スクリーンメッシュを燃料極および空気極として用いることによる作用効果を説明する。第一に、従来技術におけるガス拡散層は不要になる。つまり、スクリーンメッシュが燃料ないしは空気に直接接触するので、ガス拡散層が不要になる。従来は、アノード触媒層ないしはカソード触媒層に燃料ないしは空気を導くためにガス拡散層を設けている。ガス拡散層としては、ガスを拡散する多数の細孔を有するカーボンペーパーやカーボンクロスを用いている。このカーボンペーパーやカーボンクロスの電気導電性をグラフェン並みに高めるため、２０００℃を超える還元雰囲気で還元焼成し、黒鉛の結晶化を進める還元処理を行っている。このため、カーボンペーパーやカーボンクロスは極めて製造コストが高い。なお、グラフェン接合体は、黒鉛の結晶化が最も進んだグラフェンを、金属微粒子ないしは複合金属微粒子の金属結合で接合したため、電気伝導性はカーボンペーパーやカーボンクロスより高い。さらに、前記したように本発明においては、グラフェン接合体は、安価な製造コストで製造できる。
第二に、触媒作用の効率が格段に上がる。つまり、比表面積が大きい複合金属微粒子が触媒作用を発揮し、この複合金属微粒子が極めて扁平な物質であるグラフェン接合体の表面に担持され、さらに、グラフェン接合体が平面状のスクリーンメッシュの両面に磁気吸着されるので、莫大な数からなる全ての複合金属微粒子は常時燃料ないしは空気に接し、極めて効率の高い触媒作用を発揮する。いっぽう、従来技術における触媒層は、カーボンブラックの粒子の表面に触媒機能を有する金属微粒子ないしは合金微粒子を結合させ、このカーボンブラックの集まりによって触媒層を構成している。カーボンブラックが粒子であり、かつカーボンブラックの集まりによって触媒層を形成するため、触媒機能を有する金属微粒子ないしは合金微粒子の多くが、粒子同士の間に埋もれ、あるいは、粒子同士に挟まれ、燃料ないしは空気と接近ないしは接触することが出来ず、触媒作用が発揮できない。このため、高価な金属微粒子ないしは合金微粒子の多くは、触媒作用が発揮できない。
第三に、固体電解質膜および高分子電解質膜に水分を容易に供給できる。プロトンを伝導する固体電解質膜および高分子電解質膜は、プロトンが水和されることでスルホン酸基上をプロトンが移動するため、常時湿潤状態を保持しなければならない。このため、従来技術における触媒層を形成するカーボンブラックは、保水性を持たせるための処理が必要になり、アセチレンブラックやケッチェンブラックなどに保水性処理を行っている。また、この保水性処理によって、過剰な高分子電解質の層に触媒作用を発揮する微粒子が埋もれ、触媒作用を発揮することができない。いっぽう、空気極を構成するスクリーンメッシュは、磁気吸着したグラフェン接合体の表面に担持された複合金属微粒子の近傍で水が生成される。複合金属微粒子は固体電解質膜に圧着されているので、複合金属微粒子の近傍で生成された水は固体電解質膜に常時水を供給する。この結果、固体電解質膜は湿潤状態を保持することが出来る。さらに、燃料極では、グラフェン接合体の表面に担持された複合金属微粒子が固体電解質膜に圧着されているので、固体電解質膜に供給された水は燃料極の複合金属微粒子に供給する。また、燃料極および空気極において、複合金属微粒子とグラフェン接合体とスクリーンメッシュとが、連続した高分子電解質の被膜を形成するため、燃料極および空気極のグラフェン接合体とスクリーンメッシュの表面にも水が供給される。このため、燃料極および空気極に対して特段な保水性処理を行う必要がない。
【００６９】  本発明に係わるグラフェンを用いることによって工業製品に新たな性質を付与する工業製品の製造に係わる第７特徴手段は、前記した第１特徴手段における工業製品を被覆するグラフェン接合体は、複合金属微粒子ないしは複合微粒子が表面に担持されたグラフェン接合体であって、該グラフェン接合体が工業製品を被覆することによって、前記複合金属微粒子ないしは前記複合微粒子の性質が、前記工業製品に付与される工業製品を製造する点にある。
【発明の効果】
【００７０】  つまり、この手段によれば、複合金属微粒子ないしは複合微粒子が表面に担持したグラフェン接合体を工業製品に被覆させることで、工業製品に複合金属微粒子ないしは複合微粒子の性質を付与することができ、複合金属微粒子ないしは複合微粒子の表層を構成する物質に応じて、工業製品に付与する性質を変えることができる。
例えば、グラフェン接合体の表面に担持される複合金属微粒子の表層を、６６段落に記載した触媒作用を有する金属ないしは合金を酸化アルミニウムで構成し、このグラフェン接合体を工業製品に被覆させると、複合微粒子の表層を構成する酸化アルミニウムの作用によって、耐摩耗性と潤滑性とを同時に工業製品に付与することができる。すなわち、６６段落で記載した新たな有機金属化合物として、有機白金化合物の代わりに有機アルミニウム化合物を用いることで、表層が酸化アルミニウムからなる複合微粒子が担持されたグラフェン接合体からなる被膜が、工業製品の表面に形成される。この事例では、６２段落に説明した鉄と銅とからなる複合金属微粒子の表層が、酸化アルミニウムで構成されるため、被膜は耐摩耗性の性質を持つ。なお、潤滑性については、６４段落に説明した潤滑性と同様であり、工業製品の表面に形成された莫大な数からなるナノレベルの凹凸による。
このようなグラフェン接合体を、摺動部品ないしは被摺動部品の表面に被膜として形成することで、グラフェン接合体は摺動部ないしは被摺動部に耐摩耗性と潤滑性とを同時に付与する。この摺動部品ないしは被摺動部品は、６４段落で説明した摺動部品ないしは被摺動部品より、摺動部ないしは被摺動部により大きな荷重が発生しても、複合微粒子の表層を構成する酸化アルミニウムの作用によって、摺動部ないしは被摺動部に対し耐摩耗性と潤滑性とを同時に付与することができる。このような摺動部品ないしは被摺動部品として、摺動部品と被摺動部品との双方が、金属ないしは合金から構成される軸受、歯車、ギア、スプール、プランジャー、ピストン、ローターなどの様々な機構部品が挙げられる。
さらに、プリンターやファクシミリ等における印字ヘッドとして使用されるサーマルヘッドの保護膜や、磁気記録媒体に相対的に摺動して情報の磁気記録または再生を行なう磁気ヘッドコアをヘッドケース内に固定してなる磁気ヘッドの保護膜として用いることができる。すなわち、サーマルヘッドにおいては、グラフェン接合体からなる保護膜は、耐摩耗性と潤滑性のみならず、ナノレベルの凹凸によって表面が形成されるため、６０段落に記載したグラフェン接合体の撥水性の機能を有し、感熱記録紙や感熱紙の発色剤が保護膜に付着しない。また、グラフェン接合体が金属より熱伝導性に優れ、かつごく薄い被膜として形成されるため、保護膜の熱応答性が優れ、高速印字においても印字が薄れることはない。さらに、平坦度が極めて高い極薄い被膜からなるため、高速印字に対する追従性に優れる。こうした様々な作用効果が同時に得られる。また、磁気ヘッドにおいては、耐摩耗性のみならず、６４段落で記載したように、グラフェン接合体は相手部材と複数の接触点からなる点接触に近い接触形態で接触するため潤滑性を有し、記録媒体に対し損傷を与えないという効果も得られる。さらに、平坦度が極めて高い極薄い被膜からなるため、高速磁気記録に対する追従性が得られる。このような多くの作用効果が同時に得られる。
また、複合金属微粒子を構成する事例として、複合金属微粒子の表層を白金で構成し、このグラフェン接合体を工業製品に被覆させることで、新たに耐摩耗性と潤滑性と共に、耐食性を同時に工業製品に付与することができる。このような工業製品の好適な事例として、６２段落で説明した電気接点が挙げられる。６２段落で記載したグラフェン接合体に比べ、表面に担持される複合金属微粒子の表層を白金で構成するため、電気接点の接合部は、耐摩耗性と潤滑性に加えて耐食性が向上する。
【００７１】  本発明に係わるグラフェン接合体を用いることで工業製品に新たな機能を付与する工業製品の製造に係わる第１特徴手段は、前記したグラフェン接合体を製造する第１特徴手段から第３特徴手段のいずれかの特徴手段で製造したグラフェン接合体を工業製品に圧着し、該圧着したグラフェン接合体が、前記工業製品に新たな機能が付与する工業製品を製造する点にある。
【発明の効果】
【００７２】  つまり、この手段によれば、２７段落から３２段落に記載したグラフェン接合体を製造する第１特徴手段から第３特徴手段のいずれかの特徴手段で製造したグラフェン接合体は、その表面に莫大な数の金属微粒子、複合金属微粒子、ないしは、複合微粒子が担持されている。このため、グラフェン接合体、ないしは、グラフェン接合体が配置された工業製品の部位に圧縮応力をかけると、グラフェン接合体の表面に担持された莫大な数の金属微粒子、複合金属微粒子、ないしは、複合微粒子が、工業製品の表面に食い込んでグラフェン接合体が工業製品に接合される。この結果、工業製品に、グラフェンおよびグラフェン接合体の性質と、表面に担持された微粒子の性質とを付与することができる。つまり、グラフェン接合体は、グラフェン同士を接合したため、グラフェンの性質を第一の性質として持つ。また、グラフェン同士を接合する金属微粒子ないしは複合金属微粒子の性質を第二の性質として持つ。さらに、表面に担持された金属微粒子、複合金属微粒子、ないしは、複合微粒子の性質を第三の性質として持つ。これらの３つの性質は、微粒子を構成する物質によって自在に変えられる。この結果、グラフェン接合体を工業製品に圧着させるだけで、工業製品に様々な新たな機能を付与されるという画期的な効果が得られる。
【００７３】  本発明に係わるグラフェン接合体を用いることで工業製品に新たな機能を付与する工業製品の製造に係わる第２特徴手段は、前記したグラフェン接合体を製造する第１特徴手段によって製造したグラフェン接合体を、工業製品の表面ないしは工業製品の表装容器の表面に圧着し、該圧着したグラフェン接合体が、前記工業製品の表面ないしは前記工業製品の表装容器の表面に微細な磁気マーカーの機能が付与する工業製品ないしは工業製品の表装容器を製造する点にある。
【発明の効果】
【００７４】  つまり、この手段によれば、グラフェン接合体を製造する第一特徴手段で製造したグラフェン接合体を、圧着によって工業製品ないしは工業製品の表装容器に接合したとしても、グラフェン接合体は微細で薄い物質であるため、グラフェン接合体は肉眼では見えにくい。これによって、目視できにくい磁気マーカーとしての機能を発揮する。また、指で接触してもマーカーが施されていることは分からない。このため、磁気マーカーを複製しにくい。なお、グラフェン接合体の表面には、莫大な数からなる磁性を有する金属微粒子ないしは複合金属微粒子が離散的に担持されているため、グラフェン接合体に圧縮応力を加えると、金属微粒子ないしは複合金属微粒子が工業製品ないしは表装容器にくい込んで、グラフェン接合体が簡単に工業製品ないしは表装容器に接合する。このような微細な磁気マーカーの好適な事例として、偽造識別マークが挙げられる。すなわち、磁性を持つ金属微粒子ないしは複合金属微粒子が担持されたグラフェン接合体を、工業製品あるいは工業製品の表装容器の予め決められた位置に圧着する。グラフェン接合体の磁気マーカーを読み出す専用の磁気センサによってのみ、工業製品が本物か否かの識別ができる。模倣業者は、圧着されたグラフェン接合体が余りにも薄く微小なのでグラフェン接合体の存在を明かせず、また、グラフェン接合体が特殊な物質であるため、グラフェン接合体を複製することはできない。このため、模倣業者は工業製品ないしは表装容器の偽造が困難になる。
【００７５】  本発明に係わるグラフェン接合体を用いることで工業製品に新たな機能を付与する工業製品の製造に係わる第３特徴手段は、
プリント配線板と基板とからなるプリント基板において、前記したグラフェン接合体を製造する第３特徴手段で製造したグラフェン接合体を前記プリント配線板と前記基板との間に圧着し、これによって、前記プリント配線板の熱が、前記圧着したグラフェン接合体を介して前記基板に伝達する熱伝達経路を有するプリント基板を製造する、
ないしは、プリント配線板とフレキシブル基板とからなるフレキシブルプリント基板において、前記したグラフェン接合体を製造する第３特徴手段で製造したグラフェン接合体を前記プリント配線板と前記フレキシブル基板との間に圧着し、これによって、前記プリント配線板の熱が、前記圧着したグラフェン接合体を介して前記フレキシブル基板に伝達する熱伝達経路を有するフレキシブルプリント基板を製造する点にある。
【発明の効果】
【００７６】  つまり、この手段によれば、プリント配線板と基板との間に、ないしは、プリント配線板とフレキシブル基板との間に、金属より熱伝導性に優れるグラフェン接合体を圧着することにより、前記プリント配線板の熱を効率よく前記基板ないしは前記フレキシブル基板に伝達することが出来る。また、圧着したグラフェン接合体によって、前記基板ないし前記フレキシブル基板の機械的強度が向上する。さらに、グラフェン接合体によってプリント配線板と基板ないしはフレキシブル基板とが接合されるため、プリント配線板と基板ないしはフレキシブル基板との間には、従来の接着層は不要になる。なお、グラフェン接合体の圧着にあたっては、グラフェン接合体をプリント配線板と基板ないしはフレキシブル基板との間に配置し、プリント配線板に圧縮応力を加えるだけで、グラフェン接合体がプリント配線板と基板ないしはフレキシブル基板に容易に接合する。
本事例では、グラフェン接合体を製造する第３特徴手段におけるグラフェン接合体を用いる。このグラフェン接合体は、銅の析出量が鉄の析出量より過多となる複合金属微粒子によってグラフェンを接合したため、銅の性質が反映されて熱伝導性に優れる。また、表層が酸化アルミニウムからなる複合微粒子が表面に担持されているので、グラフェン接合体に圧縮応力が加わると、プリント配線板と基板ないしはフレキシブル基板に複合微粒子が食い込んで、基板ないしはフレキシブル基板とプリント配線板とが接合する。この際、プリント配線板における絶縁性は、酸化アルミニウムによって確保される。また、グラフェン接合体は厚みと重量とが極微小なので、回路基板の厚みと重量との増大はない。
前記したプリント基板とは、紙フェノール基板に代表される紙基材銅張積層板、ガラスエポキシ基板に代表されるガラス基材銅張積層板、あるいはエポキシ系コンポジットやポリエステル系コンポジットなどのコンポジット銅張積層板、アルミナ基板に代表されるセラミック系基板などからなるリジッド基板や、絶縁基材にポリエステルフィルム、ポリイミドフィルムなどからなる薄く柔軟性のあるフレキシブル銅張板などを含む。また、リジッド基板では、片面基板、両面基板、多層基板を含む。
半導体デバイスは、電流を流したときの内部抵抗であるオン抵抗を有し、これによって熱を発生する。この熱を効率よく伝達させ半導体デバイスの昇温が抑制できれば、半導体デバイスの実装密度がさらに高められ電子回路が小型化できる、と共に、高密度実装された電子デバイスの動作寿命が延びる。つまり、半導体デバイスは、他の電子デバイスと共に、デバイスの端子をプリント配線板に実装して電子回路を構成するため、半導体デバイスが発する熱は、プリント配線板に実装された他の電子デバイスにも伝達する。いっぽう、プリント配線板は、基板ないしはフレキシブル基板と一体化されてプリント基板ないしはフレキシブルプリント基板になり、回路基板としての機械的強度を確保している。
回路基板に実装された半導体デバイスが発生する熱は、次の３つの伝達経路によって待機に放熱される。第一の伝達経路は、半導体パッケージの上部から大気に放熱される経路である。第二の伝達経路は、デバイスの端子からプリント配線板に伝達され、さらに、基板に伝達され、最後に基板から大気に放熱される経路である。第三の伝達経路は、半導体パッケージの側面から大気に放熱される経路である。このうち最も放熱量が大きい熱伝達経路は、第二の伝達経路であり全体の約８割を占める。この理由は、基板が最も放熱面積が広いため放熱量が最も多くなる。フレキシブルプリント基板についても同様である。
従来は、基板の熱伝導性を高め、かつ、基板の機械的強度を増大させるために、例えば、エポキシ樹脂に、絶縁物の中では相対的に熱伝導性に優れたガラス繊維を分散させたガラスエポキシ樹脂基板が用いられてきた。しかし、金属に比べれば熱伝導性は著しく低いため、ガラスエポキシ樹脂基板の熱伝達効果が過小である場合は、高価なセラミックス基板を用いる。セラミックス基板は、ガラスエポキシ樹脂基板に比べて靱性がなく割れやすいため、基板の厚みを厚くすることで機械的強度を確保している。これによって、電子回路の製造コストが増大すると共に、回路基板の厚みと重量とが共に増大する。
プリント配線板と基板との間、ないしは、プリント配線板とフレキシブル基板との間に、金属より優れた熱伝導率を持つグラフェン接合体を圧着させると、プリント配線板の熱は効率よくグラフェン接合体を介して、基板ないしはフレキシブル基板に伝導する。これによって、プリント配線板の昇温が抑制され、電子デバイスのさらなる高密度実装が可能になり電子回路が小型化でき、また、高密度実装された電子デバイスの動作寿命も延びる。さらに、グラフェン接合体は、グラフェンを複合金属微粒子の金属結合で接合したため、金属結合に近い機械的強度を持つ。グラフェン接合体を介在させることで、回路基板としての機械的強度が増大し、基板ないしはフレキシブル基板の厚みを薄くすることができ、これによって基板の重量が低減できる。特に、高密度実装された電子回路、例えば、携帯電話に内蔵された電子回路においては、電子デバイスのさらなる高密実装の効果、すなわち、電子回路の小型化と共に、基板の厚みと重量との低減効果は極めて大きい。このように、グラフェン接合体を、プリント配線板と基板ないしはフレキシブル基板との間に介在させるだけで、電子回路としての様々な作用効果を同時に発揮することができる。
【００７７】  本発明に係わるグラフェン接合体を用いることで工業製品に新たな機能を付与する工業製品の製造に係わる第４特徴手段は、
プリント配線板を有するメタル基板において、前記したグラフェン接合体を製造する第３特徴手段で製造したグラフェン接合体を、前記プリント配線板と前記メタル基板との間に圧着し、これによって、前記プリント配線板の熱が前記圧着したグラフェン接合体を介して前記メタル基板に伝達する熱伝達経路を有するメタル基板を製造する、
ないしは、プリント配線板を有するセラミックス基板において、前記したグラフェン接合体を製造する第３特徴手段で製造したグラフェン接合体を、前記プリント配線板と前記セラミックス基板との間に圧着し、これによって、前記プリント配線板の熱が前記圧着したグラフェン接合体を介して前記セラミックス基板に伝達する熱伝達経路を有するセラミックス基板を製造する点にある。
【発明の効果】
【００７８】  つまり、この手段によれば、プリント配線板の熱は、金属より熱伝導性が高いグラフェン接合体を介することで、効率よくメタル基板ないしはセラミックス基板に伝達される。これによって、前記プリント配線板に実装された半導体デバイスが発する熱は、効率よくメタル基板ないしはセラミックス基板に伝達することができ、プリント配線板の昇温が抑えられる。この結果、プリント配線板における電子デバイスのさらなる高密度実装が可能になり、電子回路が小型化されると共に、電子デバイスの動作寿命も延ばすことが出来る。また、グラフェン接合体は金属より熱抵抗が小さいため、メタル基板ないしはセラミックス基板の厚みが低減でき、電子回路の重量が著しく減る。さらに、グラフェン接合体を圧着させることよって、プリント配線板とメタル基板ないしはセラミックス基板とが接合されるため、プリント配線板とメタル基板ないしはセラミックス基板との間に設けていた従来の絶縁材料からなる接着層が不要になる。なお、グラフェン接合体をプリント配線板とメタル基板ないしはセラミックス基板との間に配置し、プリント配線板に圧縮応力を加えるだけで、グラフェン接合体がプリント配線板とメタル基板ないしはセラミックス基板に容易に接合し、プリント配線板がグラフェン接合体を介してメタル基板ないしはセラミックス基板と接合する。
数多くの半導体デバイスを高密度実装した電子回路では、実装する半導体デバイスの数に応じて、半導体デバイスからの発熱量が多くなる。このため、基板の熱伝導性を高めるために、ガラスエポキシ基板ではなくメタル基板ないしはセラミックス基板を用いている。これによって、電子回路の重量が増え、また、電子回路が高価になる。あるいは、自動車に搭載される一部の電子回路では、高温の環境下で動作するため、熱伝導性に優れるメタル基板ないしはセラミックス基板を用いている。このようなメタル基板の材質は一般的に銅やアルミニウムであり、セラミックス基板の材質は一般的にアルミナである。
グラフェン接合体は金属より高い熱伝導率を持つため、プリント配線板とメタル基板との間、ないしはプリント配線板とセラミックス基板との間にグラフェン接合体を圧着させると、プリント配線板の熱を効率よくメタル基板、ないしはセラミックス基板に伝導する。なお、グラフェン接合体の形状をプリント配線板の形状とすることで、プリント配線板の最も多くの熱がグラフェン接合体に伝わる。これによって、プリント配線板の昇温が抑制され、プリント配線板における電子デバイスのさらなる高密度実装が可能になる。さらに、グラフェン接合体は熱抵抗が金属より小さいため、メタル基板ないしはセラミックス基板の厚みが低減でき、電子回路の重量が著しく減る。このような電子回路として画期的な様々な作用効果は、プリント配線板とメタル基板との間、ないしは、プリント配線板とセラミックス基板との間にグラフェン接合体を圧着させるだけで容易に実現できる。
【００７９】  本発明に係わるグラフェン接合体を用いることで工業製品に新たな機能を付与する工業製品の製造に係わる第５特徴手段は、複数の表面実装型ＬＥＤ素子がヒートシンク上に設けられた配線電極にアレイ状に接続された表面実装型ＬＥＤ素子の実装回路において、
前記したグラフェン接合体を製造する第２特徴手段で製造したグラフェン接合体を、表面実装型ＬＥＤ素子のアノード電極と配線電極との間に第一のグラフェン接合体として圧着させ、表面実装型ＬＥＤ素子のカソード電極と配線電極との間に第二のグラフェン接合体として圧着させ、これらによって、前記表面実装型ＬＥＤ素子の発熱源であるＬＥＤチップの熱がパッケージ基板に伝わる第一の熱伝達経路と、前記パッケージ基板に伝わった熱が前記アノード電極とカソード電極に伝達する第二の熱伝達経路と、前記アノード電極ないしは前記カソード電極に伝わった熱が前記第一ないしは前記第二のグラフェン接合体を介して前記配線電極に伝わる第三の熱伝達経路と、前記配線電極に伝わった熱がヒートシンクに伝わる第四の熱伝達経路とからなる４つの熱伝達経路を有する表面実装型ＬＥＤ素子の第一の実装回路を製造する点にある。
【発明の効果】
【００８０】  つまり、この手段によれば、発熱源である表面実装型ＬＥＤチップから発する熱はパッケージ基板に伝達し、パッケージ基板に伝わった熱はアノード電極およびカソード電極に伝達し、さらにアノード電極およびカソード電極に圧着された各々のグラフェン接合体を介して、効率よく表面実装型ＬＥＤ素子が接合される配線電極に伝達することができる。さらに、この配線電極からヒートシンクに熱が伝達され、ヒートシンクから大気に放熱される。これによって表面実装型ＬＥＤ素子の昇温が抑えられ、表面実装型ＬＥＤ素子の熱劣化が防げるのみならず、表面実装型ＬＥＤチップにより多くの電流を流すことができ、表面実装型ＬＥＤ素子の発光量を飛躍的に増やすことができる。なお、グラフェン接合体の圧着にあたっては、グラフェン接合体をアノード電極ないしはカソード電極と配線極との間に配置し、アノード電極ないしはカソード電極に圧縮応力を加えるだけで、グラフェン接合体がアノード電極ないしはカソード電極と配線電極とに接合する。
ＬＥＤ素子では、ＬＥＤチップに投入される電力の８０％が熱に変換され、この発熱によってＬＥＤ素子が熱劣化する。このため、ＬＥＤチップに流す電流を抑制し、ＬＥＤチップの発熱を抑えてＬＥＤチップを動作させている。発熱源であるＬＥＤチップに近いアノード電極ないしはカソード電極と配線電極との間に、金属より熱伝導性が高いグラフェン接合体を圧着させることで、ＬＥＤチップから発する熱がグラフェン接合体を介して効率よく配線電極に伝達できる。この配線電極からヒートシンクに熱が伝達し、ヒートシンクから熱が放熱される。この結果、ＬＥＤチップの昇温が抑えられる。これによって、より多くの電流をＬＥＤチップに流すことができ、ＬＥＤチップの発光量を飛躍的に増大できるという画期的な効果が得られる。また、グラフェン接合体は極めて軽量であるため、グラフェン接合体を圧着させても、表面実装型ＬＥＤ素子の重量が増加しない。
【００８１】  本発明に係わるグラフェン接合体を用いることで工業製品に新たな機能を付与する工業製品の製造に係わる第６特徴手段は、複数の表面実装型ＬＥＤ素子がヒートシンク上に設けられた配線電極にアレイ状に接続された表面実装型ＬＥＤ素子の実装回路において、
前記したグラフェン接合体を製造する第３特徴手段で製造したグラフェン接合体を、表面実装型ＬＥＤチップが実装されるパッケージ基板の表面に第一のグラフェン接合体として圧着させ、前記したグラフェン接合体を製造する第２特徴手段で製造したグラフェン接合体を、表面実装型ＬＥＤ素子のアノード電極と配線電極との間に第二のグラフェン接合体として圧着させ、前記したグラフェン接合体を製造する第２特徴手段で製造したグラフェン接合体を、表面実装型ＬＥＤ素子のカソード電極と配線電極との間に第三のグラフェン接合体として圧着させ、これらによって、前記表面実装型ＬＥＤチップの熱が前記パッケージ基板に伝わる第一の熱伝達経路と、前記パッケージ基板に伝わった熱が前記第一のグラフェン接合体を介して前記アノード電極と前記カソード電極とに伝わる第二の熱伝達経路と、前記アノード電極ないしは前記カソード電極に伝わった熱が前記第二ないしは前記第三のグラフェン接合体を介して配線電極に伝わる第三の熱伝達経路と、前記配線電極に伝わった熱がヒートシンクに伝わる第四の熱伝達経路とからなる４つの熱伝達経路を有する表面実装型ＬＥＤ素子の第二の実装回路を製造する点にある。
【発明の効果】
【００８２】  つまり、この手段によれば、表面実装型ＬＥＤチップが発する熱は、ＬＥＤチップがマウントされるパッケージ基板に伝わり、パッケージ基板の熱は直接第一のグラフェン接合体に伝わり、第一のグラフェン接合体に伝わった熱は直接アノード電極およびカソード電極に伝わり、アノード電極およびカソード電極に伝わった熱は直接第二のグラフェン接合体ないしは第三のグラフェン接合体に伝わり、第二のグラフェン接合体および第三のグラフェン接合体に伝わった熱は直接配線電極に伝わる。これによって、表面実装型ＬＥＤチップが発する熱は、パッケージ基板、第一のグラフェン接合体、アノード電極およびカソード電極、第二のグラフェン接合体および第三のグラフェン接合体、配線電極とからなる連続した熱伝達経路が形成される。この配線電極に伝わった熱は、直接ヒートシンクに伝達し、最後にヒートシンクから熱が放熱される。この結果、ＬＥＤチップの昇温が抑えられる、より多くの電流をＬＥＤチップに流すことができ、ＬＥＤチップの発光量を飛躍的に増大できるという画期的な効果が得られる。また、グラフェン接合体は極めて軽量であるため、３枚のグラフェン接合体を圧着させても、表面実装型ＬＥＤ素子の重量が増加しない。
【００８３】  本発明に係わるグラフェン接合体を用いることで工業製品に新たな機能を付与する工業製品の製造に係わる第７特徴手段は、複数の表面実装型ＬＥＤ素子がヒートシンク上に設けられた配線電極にアレイ状に接続された表面実装型ＬＥＤ素子の実装回路において、
前記したグラフェン接合体を製造する第３特徴手段で製造したグラフェン接合体を第一のグラフェン接合体として表面実装型ＬＥＤチップが実装されるパッケージ基板の表面に圧着させ、前記したグラフェン接合体を製造する第２特徴手段で製造したグラフェン接合体を第二のグラフェン接合体として表面実装型ＬＥＤ素子のアノード電極およびカソード電極の各電極の下面に圧着させるとともに、前記第二のグラフェン接合体のそれぞれの端部を配線電極の表面に圧着させ、グラフェン接合体を製造する第２特徴手段で製造したグラフェン接合体を第三のグラフェン接合体として配線電極とヒートシンクとの間に圧着させ、これらによって、前記表面実装型ＬＥＤチップの熱が前記パッケージ基板に伝わる第一の熱伝達経路と、前記パッケージ基板に伝わった熱が第一のグラフェン接合体を介して前記アノード電極及び前記カソード電極に伝わる第二の熱伝達経路と、前記アノード電極及び前記カソード電極に伝わった熱が第二のグラフェン接合体を介して前記配線電極に伝わる第三の熱伝達経路と、前記配線電極に伝わった熱が第三のグラフェン接合体を介してヒートシンクに伝わる第四の熱伝達経路とからなる４つの熱伝達経路を有する表面実装型ＬＥＤ素子の第三の実装回路を製造する点にある。
【発明の効果】
【００８４】  つまり、この手段によれば、３枚のグラフェン接合体を４箇所に圧着することで、表面実装型ＬＥＤチップが発する熱をこれらのグラフェン接合体を介して、最も効率よくヒートシンクに伝えることが出来、表面実装型ＬＥＤチップの昇温が抑えられる。３枚のグラフェン接合体を圧着する位置は次の４箇所である。第一の位置は、発熱源である表面実装型ＬＥＤチップがマウントされ、かつ、アノード電極およびカソード電極が設けられるパッケージ基板の表層にグラフェン接合体を圧着する。これによって、ＬＥＤチップが発する熱がパッケージ基板に伝わり、パッケージ基板に伝わった熱が直接第一のグラフェン接合体に伝わる。さらに、第一のグラフェン接合体に伝わった熱が直接アノード電極ないしはカソード電極に伝わる。第二の位置は、アノード電極およびカソード電極の下面に圧着する。これによって、アノード電極およびカソード電極に伝った熱が直接第二のグラフェン接合体に伝わる。第三の位置は、前記した第二のグラフェン接合体の端部を、配線電極の表面に圧着する。これによって、第二のグラフェン接合体に伝わった熱が直接配線電極に伝わる。第四の位置は、配線電極とヒートシンクとの間に第三のグラフェン接合体を圧着する。これによって、配線電極に伝達された熱が、第三のグラフェン接合体を介してヒートシンクに伝わる。以上の４箇所に３枚のグラフェン接合体を圧着させることで、ＬＥＤチップが発する熱が、パッケージ基板、第一のグラフェン接合体、アノード電極ないしはカソード電極、第二のグラフェン接合体、配線電極、第三のグラフェン接合体、ヒートシンクとからなる連続した伝熱経路が形成され、ヒートシンクから大気に熱が放出される。この結果、ＬＥＤチップの昇温が抑えられ、表面実装型ＬＥＤ素子の動作寿命を延ばすことができる。さらに、より多くの電流をＬＥＤチップに流すことができ、表面実装型ＬＥＤ素子の発光量が飛躍的に増える。また、グラフェン接合体は極めて軽量であるため、３枚のグラフェン接合体を圧着させても、表面実装型ＬＥＤ素子の重量が増加しない。
【００８５】  本発明に係わるグラフェン接合体を用いることで工業製品に新たな機能を付与する工業製品の製造に係わる第８特徴手段は、ワイドギャップ半導体からなるＩＣチップないしはＩＧＢＴチップないしはパワーＭＯＳＦＥＴからなる３種類の電子デバイスのいずれかの電子デバイスが実装された回路基板とヒートシンクとからなる電子回路において、
前記したグラフェン接合体を製造する第３特徴手段で製造したグラフェン接合体を、前記した３種類の電子デバイスのいずれかの電子デバイスが実装された回路基板とヒートシンクとの間に圧着させ、これによって、前記回路基板の熱が前記グラフェン接合体を介して前記ヒートシンクに伝わる熱伝達経路を有する前記した３種類の電子デバイスのいずれかの電子デバイスが実装された第一の電子回路を製造する点にある。
【発明の効果】
【００８６】  つまり、この手段によれば、ワイドギャップ半導体からなるＩＣチップないしはＩＧＢＴチップないしはパワーＭＯＳＦＥＴからなる３種類の電子デバイスのいずれかの電子デバイスが発する熱は、前記した３種類の電子デバイスのいずれかの電子デバイスが実装された回路基板からグラフェン接合体に伝わり、グラフェン接合体からヒートシンクに伝わり、ヒートシンクから大気に熱が放出され、回路基板に実装された全ての電子部品の熱劣化を防ぐことができる。ワイドギャップ半導体からなるＩＣチップや、パワーデバイスと呼ばれる電力制御に用いるＩＧＢＴチップ（Ｉｎｓｕｌａｔｅｄ  Ｇａｔｅ  Ｂｉｐｏｌａｒ  Ｔｒａｎｓｉｓｔｏｒ）やパワーＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）などの電子デバイスは、動作時に発する熱が従来のシリコーンからなる半導体デバイスに比べて多いため、発熱デバイスと呼ばれる。
炭化ケイ素ＳｉＣ、窒化ガリウムＧａＮ、窒化アルミニウムＡｌＮなどからなる半導体は、シリコーンＳｉからなる半導体に比べてバンドギャップが大きいためワイドギャップ半導体と呼ばれ、Ｓｉ半導体に比べ高温での動作が可能になる。また、絶縁破壊電圧もＳｉ半導体に比べて大きいため、順方向オン抵抗を低減させることができ、導通損失やスイッチング損失が低減できる。このため、ワイドギャップ半導体は、従来のＳｉ半導体に比べより多くの電流を流すことが出来るが発熱量は増える。いっぽう、ＳｉＣ半導体はＳｉ半導体の３倍の熱伝導率を持ち、ＡｌＮ半導体はＳｉ半導体の１．７倍の熱伝導率を持つ。このため、ワイドギャップ半導体からなるＩＣチップの動作時においては、Ｓｉ半導体に比べてＩＣチップからより多くの熱が発生すると共に熱が伝達され易い。これによって、ワイドギャップ半導体からなるＩＣチップのみならず回路基板に実装された他の電子デバイスに熱の影響を与える。このＩＣチップが発する熱を効率的にヒートシンクに伝達し、電子回路全体の昇温を抑えることが課題になっている。
また、電力を制御するパワーデバイスは、相対的に大きな電流を流すため、より多くの熱が発生する。ＩＧＢＴチップはパワーＭＯＳＦＥＴと共に、こうした電力制御用のパワーデバイスを構成する。さらに、複数のＩＧＢＴチップと複数のパワーＭＯＳＦＥＴとによってパワーデバイスを構成し、これらのパワーデバイスを駆動させる駆動回路および保護回路と共にインテリジェントパワーモジュールを構成する。このインテリジェントパワーモジュールについても、ＩＧＢＴチップやパワーＭＯＳＦＥＴから発生する熱を効率的に伝達させ、モジュール回路の昇温を抑えることが大きな課題になっている。
前記した３種類の電子デバイスのいずれかの電子デバイスが実装された回路基板とヒートシンクとの間にグラフェン接合体を圧着させると、前記した電子デバイスが発する熱は、金属より熱伝導性に優れるグラフェン接合体を介してヒートシンクに効率的に伝わり、ヒートシンクから大気に放出される。こうして、前記した電子デバイスが実装された電子回路の昇温を抑えることが出来、さらなる電子デバイスの高密度実装が可能となり、高密度実装された全ての電子デバイスの動作寿命が延びる。さらに、グラフェン接合体は熱抵抗が金属より小さいため、ヒートシンクの厚みが低減でき、電子回路の重量が著しく低減できるという画期的な効果が得られる。また、パワーデバイスを駆動させる駆動回路、電源回路、保護回路などをモジュール化したパワーモジュールにおいても、モジュール回路の昇温が抑えられ、同様の効果が得られる。いっぽう、グラフェン接合体は、厚みが極めて薄く殆ど重量を持たないため、電子回路の厚みと重量との増大はない。
【００８７】  本発明に係わるグラフェン接合体を用いることで工業製品に新たな機能を付与する工業製品の製造に係わる第９特徴手段は、ワイドギャップ半導体からなるＩＣチップないしはＩＧＢＴチップないしはパワーＭＯＳＦＥＴからなる３種類の電子デバイスのいずれかの電子デバイスが実装された回路基板とヒートシンクとからなる電子回路において、
前記したグラフェン接合体を製する第３特徴手段で製造したグラフェン接合体を、第一のグラフェン接合体として前記した３種類の電子デバイスのいずれかの電子デバイスが回路基板に実装された部位の下面に圧着し、第二のグラフェン接合体として第一のグラフェン接合体とヒートシンクとの間に圧着し、これによって、前記した３種類のデバイスのいずれかの電子デバイスが発する熱が前記第一のグラフェン接合体に伝わる第一の熱伝達経路と、前記第一のグラフェン接合体に伝わった熱が前記第二のグラフェン接合体に伝わる第二の熱伝達経路と、前記第二のグラフェン接合体に伝わった熱が前記ヒートシンクに伝わる第三の熱伝達経路とからなる３つの熱伝達経路を有する前記した３種類の電子デバイスのいずれかの電子デバイスが実装された第二の電子回路を製造する点にある。
【発明の効果】
【００８８】  つまりこの手段によれば、ワイドギャップ半導体からなるＩＣチップないしはＩＧＢＴチップないしはパワーＭＯＳＦＥＴからなる３種類の電子デバイスのいずれかの電子デバイスが発する熱が第一のグラフェン接合体に効率よく伝わり、さらに、第一のグラフェン接合体に伝わった熱が第二のグラフェン接合体に効率よく伝わり、第二のグラフェン接合体に伝わった熱がヒートシンクに効率よく伝わる。これによって、前記した３種類の電子デバイスのいずれのか電子デバイスが発する熱が、第一のグラフェン接合体、第二のグラフェン接合体、ヒートシンクからなる連続した熱伝達経路が形成され、最後にヒートシンクから大気に熱が放出される。この結果、前記した３種類の電子デバイスのいずれかの電子デバイスが実装された電子回路の昇温が抑えられる。これによって、電子回路における電子デバイスのさらなる高密実装が可能になり、高密度実装された全ての電子デバイスの熱劣化を防ぐことができる。さらに、グラフェン接合体の熱抵抗が金属より小さいため、ヒートシンクの厚みが薄くでき、電子回路の重量が著しく低減できる。また、グラフェン接合体は極めて厚みが薄く、極めて軽量であるため、電子回路の厚みと重量の増大はない。
【００８９】  本発明に係わるグラフェン接合体を用いた新たな工業製品の製造に係わる第１特徴手段は、グラフェン接合体からなる第一の成形物の製造に関わり、
前記したグラフェン接合体を製造する第１特徴手段から第３特徴手段のいずれかの特徴手段で製造したグラフェン接合体を第一の原料とし、磁性を有する金属微粒子ないしは磁性を有する複合金属微粒子が前記グラフェン接合体の表面に担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の工程と、該懸濁液を型に充填する第二の工程と、該充填した懸濁液を水素ガスが含まれる還元性雰囲気で熱処理して前記溶剤と前記有機物とを気化させる第三の工程とからなる３つの製造工程による製造方法で、グラフェン接合体からなる第一の成形物を製造する点にある。
【発明の効果】
【００９０】  つまり、この手段によれば、グラフェン接合体からなる極めて軽量で厚みが薄い第一の成形物が製造できる。最初に、成形物の製造方法を説明する。前記したグラフェン接合体を製造する第１特徴手段から第３特徴手段のいずれかの特徴手段で製造したグラフェン接合体を、第一の原料として用意する。次に、磁性を有する金属微粒子ないしは複合金属微粒子が前記のグラフェン接合体の表面に担持される温度より低い温度で熱分解が完了する第一の性質と、熱分解によって全ての物質が気化し残渣物を残さない第二の性質とを兼備する有機物を、第二の原料として用意する。このような有機物としてパラフィンワックスがある。例えば、炭素数が２０からなる炭化水素を主成分とするパラフィンワックスは１９７℃で熱分解が完了し、熱分解によって全ての物質は気化し残渣物を残さない。さらに、前記のパラフィンワックスを、ｎ−ヘキサン，ｎ−ヘプタン，イソオクタン，シクロヘキサン，キシレン，トルエン，テトラヒドロフランなどのいずれかの無極性溶媒に溶解させる。このパラフィンワックスの溶解溶液に、前記したグラフェン接合体の集まりを混合して懸濁液を作る。この懸濁液を型に充填する。さらに、水素ガスを含む還元性ガスの雰囲気に型を配置し、充填された懸濁液を２００℃で熱処理する。最初に無極性溶媒が気化し、次に前記パラフィンワックスが気化する。パラフィンワックスの気化が完了すると、型内にはグラフェン接合体からなる成形物が製造され、型から成形物を取り出す。なお、成形物に機械的強度が必要になる場合は、成形物を着磁機にかけて着磁することで、グラフェン接合体の磁気吸着力が著しく増大し、成形物の機械的強度が高まる。
パラフィンの気化が進むにつれ、懸濁液に占めるグラフェン接合体の割合が増大し、グラフェン接合体が磁気吸着する。また、パラフィンワックスの気化に際して、グラフェン接合体が還元性ガスにさらされると、磁気吸着した金属微粒子ないしは複合金属微粒子の表層が新生金属に還元され、金属微粒子同士ないしは複合金属微粒子同士の金属結合によって、グラフェン接合体が接合する。こうして、パラフィンワックスの気化が完了すると、型内にはグラフェン接合体からなる成形物が製造される。この成形物の少なくとも表層は還元性ガスにさらされていたため、金属微粒子同士ないしは複合金属微粒子同士の金属結合によって、グラフェン接合体が接合する。成形物の内部は、金属微粒子同士ないしは複合金属微粒子同士の金属結合と磁気吸着とによって、グラフェン接合体が接合する。
なお、前記した有機物は、炭化水素からなるパラフィンワックスに限定されず、合成樹脂でもよい。たとえば、ポリプロピレン樹脂は、大気雰囲気では３００℃付近で完全に熱分解され、残渣物を残さない。また、ポリスチレン樹脂は、大気雰囲気では４５０℃付近で完全に熱分解され残渣物を残さない。但し、合成樹脂の溶剤の使い勝手が悪いため、合成樹脂の溶解溶液を製作する費用は高くなる。
次に、前記した製造方法で製造したグラフェン接合体からなる成形物の作用効果を説明する。成形物の少なくとも表層は、金属微粒子ないしは複合金属微粒子の金属結合で、グラフェン接合体が接合しているため、金属結合に基づく機械的強度を有する。また、金属結合した金属の融点に近い耐熱性を持つ。いっぽう、成形物の内部は、金属微粒子同士ないしは複合金属微粒子同士の金属結合と磁気吸着とによって、グラフェン接合体が接合している。従って、グラフェン接合体は、金属微粒子ないしは複合金属微粒子による極微小の間隙をもって接合しているため、グラフェン接合体からなる成形物に液体を充填した場合、液体は表面張力を持つので、金属微粒子ないしは複合金属微粒子が形成する極微小の間隙に液体が浸入ないしは浸透することはできない。この結果、グラフェン接合体の接合に係わる金属微粒子ないしは複合金属微粒子は、腐食性の強い液体が成形物に充填されたとしても腐食することはない。さらに、成形物を着磁機によって着磁すれば、グラフェン接合体同士の磁気吸着力が著しく増大し、成形物の機械的強度が増大する。また、磁性を有する金属が鉄で構成される場合は、鉄の磁気キュリー温度が７７０℃であるため、７７０℃に近づかない限り、金属微粒子同士ないしは複合金属微粒子同士の磁気吸着力は変わらず、成形物の形状は変わらず、機械的強度も変わらない。さらに、成形物はグラフェン接合体から構成されるので、極めて軽量の成形物になる。また、成形物にどのような性質を持たせるかによって、グラフェン接合体を製造する第１特徴手段から第３特徴手段のいずれかの手段で製造したグラフェン接合体を選択すればよい。例えば、熱伝導性と電気導電性に優れた成形物を製造する場合は、グラフェン接合体を製造する第２特徴手段で製造したグラフェン接合体を用いる。このように、グラフェン接合体からなる成形物は、従来の成形物にはない様々な特長を持つので、様々な液体を充填する容器になる。また、成形物の形状は、懸濁液を充填する型の形状で決まるので、様々な形状の成形物が製造出来る。
【００９１】  本発明に係わるグラフェン接合体を用いた新たな工業製品の製造に係わる第２特徴手段は、グラフェン接合体からなる第二の成形物の製造に関わり、
前記したグラフェン接合体を製造する第１特徴手段から第３特徴手段のいずれかの特徴手段で製造したグラフェン接合体を第一の原料とし、磁性を有する金属微粒子ないしは磁性を有する複合金属微粒子が前記グラフェン接合体の表面に担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の工程と、該懸濁液を押出し成形機に充填する第二の工程と、該押出し成形機に充填された懸濁液を混練する処理と熱処理とを同時に施して前記溶剤と前記有機物とを気化させる第三の工程と、前記押し出し成形機に残った残渣物を押出す第四の工程とからなる４つの製造工程による製造方法で、前記グラフェン接合体からなる第二の成形物を製造する点にある。
【発明の効果】
【００９２】  つまり、この手段によれば、グラフェン接合体からなる極めて軽量な第二の成形物が製造できる。最初に、成形物の製造方法を説明する。成形物の製造に用いる原料は、前記した第一の成形物と同様である。第一の成形物の製造方法と同様に、パラフィンワックスの溶解溶液に、グラフェン接合体の集まりを混合して懸濁液を作る。この後、押出し成形機に懸濁液を充填する。さらに、充填された懸濁液を、押出し成形機内で混練しながら２００℃の熱処理を行う。最初に無極性溶媒が気化し、次に前記パラフィンワックスが気化する。パラフィンワックスの気化が完了した後に、押出成形機のシリンダーとダイスとによって形成される間隙から押出成形機に残った残渣物を押し出すと、間隙の形状を反映したグラフェン接合体からなる成形物が製造される。
前記した製造工程において、パラフィンの気化が進むにつれ、懸濁液に占めるグラフェン接合体の割合が増大し、グラフェン接合体が磁気吸着する。磁気吸着したグラフェン接合体は、懸濁液の混練によって発生する剪断応力で一旦離れるが、再度磁気吸着する現象を繰り返す。こうして、パラフィンワックスの気化が完了した後に、押出し成形機に残った残渣物を押し出し、グラフェン接合体からなる成形物が製造される。この成形物は、磁気吸着によって全てのグラフェン接合体が接合されているために可塑性を持ち、押出成形機のシリンダーとダイスとによって形成される間隙の形状に応じて押し出される。つまり、間隙の断面形状が所定の幅を持つ円であれば、スリーブないしはチューブが押し出され、間隙の断面形状が扁平な長方形であればシートが押し出される。また、押し出されたスリーブないしはチューブを切断する長さを延長すれば、パイプないしはホースが成形できる。なお、押し出された成形物を着磁機にかけて着磁することで、金属微粒子同士ないしは複合金属微粒子同士の磁気吸着力が著しく増大し、成形物の機械的強度が増大する。こうして製造したグラフェン接合体からなる成形物の作用効果は、９０段落で説明した第一の成形物と同様の作用効果を持つ。ただし、成形物の形状の自由度は、第一の成形物より広い。
【００９３】  本発明に係わるグラフェン接合体を用いた新たな工業製品の製造に係わる第３特徴手段は、グラフェン接合体からなる第三の成形物の製造に関わり、
前記したグラフェン接合体を製造する第１特徴手段から第３特徴手段のいずれかの特徴手段で製造したグラフェン接合体を第一の原料とし、磁性を有する金属微粒子ないしは磁性を有する複合金属微粒子が前記グラフェン接合体の表面に担持する温度より低い温度で熱分解が完了する第一の性質と、前記熱分解によって全ての物質が気化して残渣物を残さない第二の性質とを兼備する有機物を第二の原料とし、前記有機物を溶剤で溶解した溶解溶液に前記グラフェン接合体の集まりを混合して懸濁液を作成する第一の工程と、該懸濁液を押出し成形機に充填する第二の工程と、該押出し成形機に充填された懸濁液を混練処理と熱処理とを同時に施して前記溶剤と前記有機物を気化させる第三の工程と、前記押し出し成形機に残った残渣物を押出す第四の工程と、該押し出された成形物を二次成形機に充填する第五の工程と、該二次成形機に充填した充填物に二次成形を施す第六の工程とからなる６つの製造工程による製造方法で、グラフェン接合体からなる第三の成形物を製造する点にある。
【発明の効果】
【００９４】  つまり、この手段によれば、押出成形機から押し出された一次成形物は可塑性をもつため各種成形法による二次成形ができ、グラフェン接合体からなる極めて軽量な様々な形状を有する二次成形物が製造できる。二次成形法としては、例えば、ブロー成形法、サーモフォーミング成形法、カレンダー成形法などに準じた成形機を用いて、様々な形状を有する容器や厚みが薄いシートやフィルムなどの二次成形物が製造できる。
本事例における成形物の製造に用いる原料は、前記した第一および第二の成形物の製造で用いた原料と同様である。また、押出し成形機から一次成形物が押し出されるまでの製造工程および製造方法も、前記した第二の成形物の製造と同様である。本事例は、押出し成形機から押し出された一次成形物に二次加工、例えば、ブロー成形、サーモフォーミング成形、カレンダー成形などからなるいずれかの二次成形を施すことが前記した第二の成形物の製造と異なる。つまり、一次成形物は、磁気吸着によってグラフェン接合体が接合されているため可塑性を持ち、二次成形による加工が可能になる。これによって、二次成形による加工自由度が広がり、様々な形状を持つ容器や厚みが薄いシートやフィルムなどからなる二次成形物が製造できる。なお、二次成形にあたっては、水素ガスを含む加熱された還元性ガスを成形機に供給して二次成形を行なってもよい。この場合、成形物の表層は、金属微粒子同士ないしは複合金属微粒子同士の金属結合で、グラフェン接合体が接合さる。このため、表層は金属結合に基づく機械的強度と、金属の融点に近い耐熱性とを持つ。二次成形物にさらなる機械的強度が必要な場合は、前記した第一および第二の成形物と同様に着磁機にかけて着磁する。二次成形物の作用効果は、二次成形の成形性と成形物の形状の自由度を除くと、９０段落で説明した第一の成形物の製造と同様の作用効果を持つ。
【００９５】  本発明に係わるグラフェン接合体を用いた新たな工業製品の製造に係わる第４特徴手段は、グラフェン接合体を成分とする塗料の製造に関わり、該塗料の製造は、
前記したグラフェン接合体を製造する第１特徴手段から第３特徴手段のいずれかの特徴手段で製造したグラフェン接合体を第一の原料とし、磁性を有する金属微粒子ないしは磁性を有する複合金属微粒子が前記グラフェン接合体の表面に担持する温度より低い温度で熱分解が完了する第一の性質と、前記熱分解によって全ての物質が気化して残渣物を残さない第二の性質とを兼備する有機物を第二の原料とし、前記有機物を溶剤で溶解した希釈溶解溶液に前記グラフェン接合体の集まりを混合して懸濁液を作成し、該懸濁液をグラフェン接合体を成分とする塗料とする塗料を製造する点にある。
【発明の効果】
【００９６】  つまり、この手段によれば、有機物が多量の溶剤で溶解された希釈溶解溶液に、グラフェン接合体を分散させた懸濁液からなる塗料を製造することができる。この有機物は、磁性を有する金属微粒子ないしは複合金属微粒子がグラフェン接合体の表面に担持する温度より低い温度で熱分解が完了する第一の性質と、前記熱分解によって全ての物質が気化して残渣物を残さない第二の性質とを兼備する。このような有機物が多量の溶剤で溶解された希釈溶解溶液にグラフェン接合体を分散させた懸濁液を、容器や成形物に塗膜として形成した後に、水素ガスを含む還元性ガスの雰囲気で熱処理して多量の溶剤と有機物とを気化させれば、グラフェン接合体からなる厚みが極めて薄い緻密な構造を有する被膜を、容器ないしは成形物の表面に形成することができる。このような有機物の希釈溶解溶液として、前記したパラフィンワックスを無極性溶媒に溶解させた溶液がある。なお、グラフェン接合体からなる被膜の厚みは、パラフィンワックスの希釈溶液の粘度で決まる。
最初に、前記したパラフィンワックスを多量のｎ−ヘプタンに溶解させ、必要となる粘度を有するパラフィンワックスの希釈溶液を作成する。次に、この溶解溶液に、前記したグラフェン接合体を製造する第１特徴手段から第３特徴手段のいずれかの手段で製造したグラフェン接合体の集まりを混合して撹拌し、懸濁液を作成し、この懸濁液を塗料とする。こうして製造した塗料を容器ないしは成形物の表面に塗布し、この後、容器ないしは成形物を、水素ガスを含む還元性雰囲気において２００℃の熱処理を行い、ｎ−ヘプタンとパラフィンワックスとを気化させると、容器ないしは成形物の表面にグラフェン接合体からなる極薄い被膜が形成される。
グラフェン接合体からなる被膜は、以下に説明するように、今までの被膜では考えられない様々な優れた性質を持つ。本事例における塗料は、こうした被膜を製造する原料となる。グラフェンの表面に担持された金属微粒子同士ないしは複合金属微粒子同士が金属結合することで、グラフェンが接合されてグラフェン接合体が生成される。同様に、グラフェン接合体の表面に担持された金属微粒子同士ないしは複合金属微粒子同士の金属結合ないしは磁気吸着によって、グラフェン接合体が接合される。従って、グラフェンないしはグラフェン接合体は、金属微粒子ないしは複合金属微粒子が形成する極微小の間隙をもって接合される。このため、液体が持つ表面張力によって、グラフェン同士ないしはグラフェン接合体同士の極微小の間隙に、液体が浸入することや浸透することはできない。このため、グラフェン同士およびグラフェン接合体同士の接合に係わる金属微粒子ないしは複合金属微粒子は液体と接触しないため、腐食性の強い液体が容器ないしは成形物に充填されたとしても腐食することはない。これによって、被膜は容器ないしは成形物の腐食防止膜になる。また、被膜の表層は、金属微粒子同士ないしは複合金属微粒子同士の金属結合力に基づく機械的強度を有し、また、金属の融点に近い耐熱性を持つ。さらに、鉄によって磁性を有する金属微粒子ないしは複合金属微粒子を構成した場合は、鉄の磁気キュリー点が７７０℃であるため、７７０℃に近づかない限り、金属微粒子同士ないしは複合金属微粒子同士の磁気吸着力は変わらず、これによって、被膜内部の機械的強度は変わらない。さらに、本被膜が形成された容器ないしは成形物を着磁機にかけて着磁すれば、被膜の機械的強度が著しく増大する。また、被膜はグラフェン接合体のみから構成される極薄い被膜であるため、容器ないしは成形物の重量は増えず、形状は変わらない。
【００９７】  本発明に係わるグラフェン接合体を用いた新たな工業製品の製造に係わる第５特徴手段は、容器ないしは成形物の表面にグラフェン接合体からなる被膜を形成することに関わり、該被膜の形成は、
第４特徴手段に記載した製造方法で製造した塗料を、容器ないしは成形物の表面に塗布して塗膜を形成し、該塗膜が形成された容器ないしは成形物を水素ガスが含まれる還元性雰囲気で熱処理して前記塗膜を構成する溶剤と有機物とを気化させ、これによって、前記容器ないしは前記成形物の表面にグラフェン接合体からなる被膜を形成した点にある。
【発明の効果】
【００９８】  つまり、この手段によれば、グラフェン接合体からなる厚みが極めて薄い緻密な構造を有する被膜を、容器ないしは成形物の表面に形成することができる。最初に、被膜を形成する製造方法を説明する。９６段落で説明した製造方法で製造した塗料を、容器ないしは成形物の表面に、スプレー塗装、はけ塗り、ディッピング塗装、真空含浸法などからなるいずれかの方法で塗膜を作成する。この後、容器ないしは成形物を、水素ガスを含む還元性雰囲気で２００℃の熱処理を行う。最初にパラフィンの溶剤である無極性溶媒が気化し、次にパラフィンワックスが昇華する。これによって、容器ないしは成形物の表面に、グラフェン接合体からなる厚みが極めて薄い緻密な構造の被膜が形成できる。
パラフィンワックスの気化が完了した時点では、塗膜はグラフェン接合体のみから構成される極薄い被膜になる。この被膜の少なくとも表層は、水素ガスを含む還元性雰囲気にさらされていたので、グラフェン接合体の表面に担持された金属微粒子同士ないしは複合金属微粒子同士の金属結合によって、グラフェン接合体が接合される。被膜の内部は、金属微粒子同士ないしは複合金属微粒子同士の金属結合と磁気吸着とによって、グラフェン接合体が接合される。このような緻密な構造を有する被膜は、９６段落で説明したような従来の被膜にはない画期的な作用効果をもたらす。
【００９９】  本発明に係わるグラフェン接合体を用いた新たな工業製品の製造に係わる第６特徴手段は、前記した第５特徴手段における容器ないしは成形物が、金属ないしは合金からなる容器ないしは成形物であって、該金属ないしは合金からなる容器の表面に、ないしは該金属ないしは合金からなる成形物の表面にグラフェン接合体からなる被膜を形成した点にある。
【発明の効果】
【０１００】  つまり、この手段によれば、グラフェン接合体からなる厚みが極めて薄い緻密な構造の被膜が、金属ないしは合金からなる容器ないしは成形物の表面に形成することができる。これによって、金属ないしは合金からなる容器ないしは成形物を腐食させる液体が、容器ないしは成形物に充填あるいは接触したとしても、グラフェン接合体からなる被膜によって腐食性液体が遮断され、金属ないしは合金からなる容器ないしは成形物が腐食しない。
このような腐食を防止する被膜の好適な事例として、例えば、応力腐食割れを防止する被膜が挙げられる。金属ないしは合金に発生する腐食現象の中で、外観では腐食の進行が識別しにくい腐食現象として応力腐食割れがある。つまり、応力腐食割れは、引っ張り応力と腐食とが共存することよって起こる金属ないしは合金の脆性破壊であり、外見上では変化が確認できない状態で突然に脆性破壊が起こる厄介な現象である。金属ないしは合金に加わる引っ張り応力が引っ張り強さ以下であるにも係わらず、引っ張り応力と腐食とが共存することで、ある時に突然脆性破壊が起きる。
前記した応力腐食割れの現象として様々な事例がある。アルミニウム合金からなる成形物が酸化剤を含む塩化ナトリウム溶液や空気を含む水によって応力腐食割れを起こす例、銅合金からなる成形物がアンモニアの水溶液およびアミン類によって応力腐食割れを起こす例、真鍮からなる成形物が空気を含む水蒸気応力によって応力腐食割れを起こす例、金合金が塩化鉄水溶液によって応力腐食割れを起こす例、オーステナイト系ステンレスが海水や高温で高濃度のアルカリ水溶液によって応力腐食割れを起こす例、炭素鋼が高温の苛性アルカリや硝酸塩溶液によって応力腐食割れを起こす例、ステンレス鋼が塩素イオンを含む溶液によって応力腐食割れを起こす例、真鍮がアンモニアによって応力腐食割れを起こす例、チタン合金がハロゲンを含むメタノール中によって応力腐食割れを起こす例などがある。最近では、沸騰水型原子炉（ＢＷＲ）のステンレス鋼やニッケル基合金からなる配管の割れ、液体アンモニアタンクの割れ、硫化物を含む原油パイプラインの割れなどの事例が新しい問題として顕在化している。
前記の応力腐食割れを起こす原因は次の２つである。その１つは、引っ張り応力の作用によって腐食が局所的に進行し、ある時に金属ないしは合金が突然割れる。他の１つは、腐食によって生じた水素ガスが金属ないしは合金に入って脆化をもたらすことによって起こる。このため、応力腐食割れに対する抜本的な対策は、容器ないしは成形物の表面に、液体を完全に遮断できる緻密な構造を持つ被膜を形成し、腐食性の液体が直接容器ないしは成形物の表面に接触しない構成とすることである。これによって、腐食によって発生する金属ないしは合金の脆化をもたらす気体も発生しない。
ここで、各種工業製品への被膜の形成方法と作用効果とを説明する。前記容器ないしは前記成形物として、タンク、パイプ、あるいは、循環ポンプなどに用いる電磁弁の部品などがある。これらの容器ないしは成形物の少なくとも内壁に、前記懸濁液からなる塗膜を形成する。タンクなどの大型の成形物には、懸濁液をはけ塗りで塗布することが望ましい。パイプなどの長さを有する成形物の場合は、ディッピングによって塗膜を形成することが望ましい。すなわち、塗膜の厚みと懸濁液の粘度との関係を予め求めておき、この両者の関係に基づく粘度を有する懸濁液を、前記タンクの内壁に塗布する、あるいはディッピングによって前記パイプ内を通過させる。これによって予め決めた厚みの塗膜が形成される。さらに、電磁弁などの部品に対しては、懸濁液をスプレー塗装によって塗膜を形成する、あるいはディッピングによって塗膜を形成する方法が望ましい。
この後、塗膜が形成された容器ないしは成形物を、水素ガスを含む還元性雰囲気において２００℃の熱処理を行う。これによって、パラフィンワックスの溶剤とパラフィンワックスが気化し、塗膜はグラフェン接合体のみから構成される極薄い被膜になる。この被膜の少なくとも表層は、還元雰囲気にさらされていたので、金属微粒子同士ないしは複合金属微粒子同士の金属結合によって、グラフェン接合体が接合される。被膜の内部は、金属微粒子同士ないしは複合金属微粒子同士の磁気吸着によって、グラフェン接合体が接合される。これによって、９６段落で説明したように、グラフェン接合体の被膜によって、全ての液体が遮断される。このため、応力腐食割れは起こらない。また、被膜の表層は、金属微粒子同士ないしは複合金属微粒子同士の金属結合に基づく機械的強度を持つ。さらに、被膜が形成された容器ないしは成形物を着磁機にかけて着磁させると、被膜の機械的強度が著しく増大する。グラフェン接合体の表面に担持される金属微粒子ないしは複合金属微粒子が、鉄によって磁性を有する場合は、鉄の磁気キュリー温度が７７０℃であるため、この温度に近づかない限り、被膜の機械的強度は変わらない。さらに、被膜はグラフェン接合体のみから構成されるので、容器ないしは成形物の重量が増えず、厚みは変わらない。
【０１０１】  本発明に係わるグラフェン接合体を用いた新たな工業製品の製造に係わる第７特徴手段は、前記したグラフェン接合体を用いた工業製品の製造に係わる第５特徴手段におけるグラフェン接合体からなる被膜が形成される成形物が希土類磁石であって、該希土類磁石の表面にグラフェン接合体からなる被膜を形成する点にある。
【発明の効果】
【０１０２】  つまり、この手段によれば、グラフェン接合体からなる厚みが極めて薄い緻密な構造の被膜が、希土類磁石の表面に形成することができ、希土類磁石が腐食することはない。
ここで、希土類磁石の持つ従来の問題点を説明する。希土類磁石は、酸素ガスが存在する熱水中や酸性が強い液体では、大気中に比べて腐食が加速する。いっぽう、希土類磁石は焼結によって製造されるので、焼結時に磁石が収縮し、焼結後の磁石の寸法が変わる。このため、焼結後に機械加工を行い、磁石の寸法を確保している。この機械加工によって加工面に結晶粒の物理的欠陥が生じ、結晶粒が脱粒しやすくなる。従って、脱粒する可能性がある結晶粒は、予めバレル研磨などによって結晶粒を予め脱落させる。このように希土類磁石の焼結後に、機械加工、研磨、洗浄、被膜形成という複雑な工程を経て、希土類磁石の耐食性被膜を形成している。さらに、加工面に応力が残っている場合は、このような状態で耐食性被膜を形成すると被膜が剥がれ易くなるため、希土類磁石を不活性ガス雰囲気でアニーリング処理を行って残留応力を除去し、この後に耐食性被膜を形成している。
以上に説明したように、希土類磁石には腐食しやすいという材質上の問題点に加えて、耐食性被膜を形成させる前に、機械加工面の様々な物理的欠陥を取り除く必要があった。このため、希土類磁石の腐食防止に係るコストは、磁石の製造コストの３割程度を占める。また、最近における希土類金属の暴騰から、物理的欠陥を取り除くことによる希土類金属の経済的損失はさらに増大している。
次に、希土類磁石への被膜の形成方法と、これによってもたらされる作用効果とを説明する。９６段落に記載した製造方法で製造した懸濁液を塗料として用い、希土類磁石の表面にディッピング法や真空含浸法などで塗布し、この後、水素ガスを含む還元性雰囲気で熱処理する。パラフィンワックスの気化が進むと、塗膜が希土類磁石に磁気吸着する。さらに、パラフィンワックスの気化が完了すると、塗膜はグラフェン接合体のみからなる極薄い被膜になる。この被膜の表層は、還元雰囲気にさらされていたので、金属微粒子同士ないしは複合金属微粒子同士の金属結合で、グラフェン接合体が接合している。被膜の内部は、金属微粒子同士ないしは複合金属微粒子同士の磁気吸着で、グラフェン接合体が接合している。従って、グラフェン接合体からなる被膜は、金属微粒子ないしは複合金属微粒子の微細な間隙をもって、グラフェン接合体が接合された緻密な構造を有する。このため、希土類磁石を腐食させる液体は、被膜に浸入ないしは浸透しない。なお、希土類磁石は、保持力を確保するために約５００℃で時効処理を行う。塗膜の熱処理温度が、時効処理を行う温度より３００℃近く低いため、被膜の形成に当たり、希土類磁石の磁気特性の不可逆変化は起こらない。また、グラフェン接合体の表面に担持される金属微粒子ないしは複合金属微粒子が、鉄によって磁性を有する場合は、鉄の磁気キュリー温度が７７０℃であり、希土類磁石の磁気キュリー温度より４００℃ほど高いため、磁石を使用するにあたって、被膜の機械的強度が低減することはない。さらに、希土類磁石の実用にあたっては、希土類磁石を着磁する。着磁された希土類磁石は、極めて大きな磁力を発生する。この大きな磁力によって、被膜が希土類磁石の表面全体に強固に磁気吸着する。このため、希土類磁石の表層に機械加工に伴う物理的欠陥があっても、表層の結晶粒は脱落しない。従って、グラフェン接合体からなる被膜を形成する前に、磁石表面の物理的欠陥を取り除く処置は一切不要になり、高価な希少資源である希土類金属を有効に活用できる。
【０１０３】  本発明に係わるグラフェン接合体を用いた新たな工業製品の製造に係わる第８特徴手段は、グラフェン接合体と熱可塑性樹脂とからなる複合材料のペレットの製造に関わり、
前記したグラフェン接合体を製造する第１特徴手段から第３特徴手段のいずれかの手段で製造されるグラフェン接合体について、複数種類の形状から構成される前記グラフェン接合体を第一の原料とし、熱可塑性樹脂が溶剤に溶解ないしは分散された希釈液を第二の原料とし、前記希釈液に前記グラフェン接合体の集まりを混合して懸濁液を作成する第一の工程と、該懸濁液を押出し成形機に充填する第二の工程と、該押出し成形機に充填された懸濁液を混練処理と熱処理とを同時に行なって前記溶剤の気化と前記熱可塑性樹脂の熱融解とを行う第三の工程と、前記押出し成形機内に残った残渣物を紐状に押出す第四の工程と、該紐状の押出し成形物を一定の長さに切断する第五の工程とからなる５つの製造工程による製造方法によって、グラフェン接合体と熱可塑性樹脂とからなる複合材料のペレットを製造する点にある。
【発明の効果】
【０１０４】  つまり、この手段によれば、熱可塑性樹脂にグラフェン接合体が８０体積％以上の高い充填率で充填された複合材料からなるペレットが製造でき、複合材料中で全てのグラフェン接合体が磁気吸着しているため、ペレットの性質はグラフェン接合体の性質を示す。さらに、この複合材料からなるペレットを用いて、様々な成形法によって成形物が製作でき、この成形物の性質もグラフェン接合体の性質を示す。成形物は、射出成形はもとより、スリーブ成形法、チューブ成形法、ブロー成形法、シート成形法、サーモフォーミング成形法などの成形方法で成形物が製造出来る。これによって、グラフェン接合体の性質を持つ様々な形状のスリーブ、チューブ、シート、あるいは容器が製造できる。
ここで、複合材料の製造方法を説明する。原料は次の２種類である。前記したグラフェン接合体を製造する第１特徴手段から第３特徴手段のいずれかの手段で製造されるグラフェン接合体について、複数種類の形状からなるグラフェン接合体を第一の原料とする。これによって、複合材料においてグラフェン接合体が磁気吸着しやすくなる。熱可塑性樹脂が溶剤に溶解ないしは分散された希釈液を第二の原料とする。最初に、第一の原料であるグラフェン接合体の集まりを、第二の原料である熱可塑性樹脂の希釈液に混合して懸濁液を作成する。その後、懸濁液を押出し成形機に充填し、混練と熱処理とを同時に行い、第二の原料の過剰な溶剤を気化させた後に、熱可塑性樹脂を熱融解させる。こうして、押出し成形機内において、熱融解した熱可塑性樹脂とグラフェン接合体とからなる複合材料が生成され、この複合材料におけるグラフェン接合体の体積占有率は８０体積％以上を占める。複合材料におけるグラフェン接合体は、全てのグラフェン接合体が磁気吸着によって接合し、これによって、複合材料はグラフェン接合体の性質を示す。この後、複合材料を押出し成形機から細長い紐状に押し出し、紐状の複合材料を一定の長さに切断し、複合材料からなるペレットを製造する。
熱可塑性樹脂が溶剤に溶解ないしは分散された希釈液として、例えば、水溶性の熱可塑性樹脂を用いることが出来る。このような水溶性の熱可塑性樹脂として、ポリビニールアルコール、ポリアクリルアミド、ポリエチレンイミン、ポリビニルピロリドン、飽和共重合ポリエステル樹脂、アルキド樹脂、アクリル樹脂などがある。また、水に分散する熱可塑性樹脂でもよい。更に、アルコール類に溶解ないしは分散するもの、ケトン類に溶解ないしは分散するもの、ないしは炭化水素系の溶剤に溶解ないしは分散するものを用いることも出来る。なお、複合材料におけるグラフェン接合体の充填率を８０体積％以上にするためには、熱可塑性樹脂の希釈液の粘度を１００ｍＰａ・ｓ以下にすることが望ましい。
前記した製造方法で製造した複合材料の作用効果を説明する。複合材料のペレットの性質を熱伝導性と電気導電性に優れた性質とする場合は、グラフェンに近い熱伝導性ないしは電気導電性を持つグラフェン接合体を用いる。このような複合材料のペレットを用いて成形した成形物は、グラフェンに近い熱伝導性ないしは電気導電性性質を持つ成形物になる。また、グラフェンが鉄微粒子同士の金属結合で接合されたグラフェン接合体を用いる場合は、グラフェン接合体の内部および表面に、莫大な数の鉄微粒子が離散的に担持される。いっぽう、有機鉄化合物の熱分解によって析出した鉄は不純物を持たない。不純物が０．０５重量％以下である純鉄の比透磁率は２×１０５と高い値を持ち、保持力はわずかに４Ａ／ｍである。高価な高透磁率材料であるパーマロイであっても、比透磁率は１×１０５で保持力は４Ａ／ｍである。このため、グラフェン同士が鉄微粒子の金属結合で接合されたグラフェン接合体は、優れた軟磁性材料としての性質を示し、低周波数の電気ノイズに対する磁気シールドの機能を持つ。いっぽう、グラフェンの比抵抗は銅の比抵抗の２３倍に過ぎないため、グラフェンに準ずる導電性を持つグラフェン接合体は、高周波数の電気ノイズに対する磁気シールドの機能をもつ。こうしたグラフェン接合体からなる複合材料で成形した成形物、例えば、シートは、電気ノイズに対する磁気シールド効果を持つシートになる。さらに、鉄は前述したように優れた高透磁率材料であるため、ＶＨＦ帯の電波を吸収して熱に変換する。莫大な数の鉄微粒子が表面に担持されたグラフェン接合体は、ＶＨＦ帯の電波を吸収する。いっぽう、炭素繊維と同様に、グラフェンはグラフェンの電気抵抗によってＵＨＦ帯の電波を吸収して熱に変換する。このため、グラフェンに準ずる電気抵抗をもつグラフェン接合体もＵＨＦ帯の電波を吸収する。こうしたグラフェン接合体からなる複合材料で成形した成形物、例えば、シートは、ＶＨＦ帯からＵＨＦ帯に及ぶ周波数の電波を吸収するシートになる。
前記した複合材料の作用効果は単なる事例である。複合材料はグラフェン接合体の性質を示すので、複合材料の成形物にどのような性質を持たせるかによって、グラフェン接合体を製造する第１特徴手段から第３特徴手段のいずれかの手段で製造されるグラフェン接合体を選択すればよい。また、成形物に機械的強度が必要な場合は、成形物を着磁機にかけて着磁することで、グラフェン接合体同士の磁気吸着力が著しく増大し、成形物の機械的強度が高まる。さらに、前記したように、本複合材料のペレットを用いて、射出成形はもとより、スリーブ成形法、チューブ成形法、ブロー成形法、シート成形法、サーモフォーミング成形法などの様々な成形法によって様々な形状を有する成形物が製作でき、この成形物の性質は、原料として用いたグラフェン接合体の性質を示す。
【０１０５】  本発明に係わるグラフェン接合体を用いた新たな工業製品の製造に係わる第９特徴手段は、グラフェン接合体と熱硬化性樹脂とからなる複合材料で成形物を製造することに関わり、
前記したグラフェン接合体を製造する第１特徴手段から第３特徴手段のいずれかの特徴手段で製造されるグラフェン接合体について、複数種類の形状から構成される前記グラフェン接合体を第一の原料とし、熱硬化性樹脂が溶剤に溶解ないしは分散された希釈液を第二の原料とし、前記希釈液に前記グラフェン接合体の集まりを混合して懸濁液を作成する第一の工程と、該懸濁液を押出し成形機に充填する第二の工程と、該押出し成形機に充填された懸濁液を混練処理と熱処理とを同時に行なって前記溶剤を気化して前記懸濁液を濃縮する第三の工程と、該濃縮された懸濁液を前記押出し成形機より押出す第四の工程と、該押し出された成形物を二次成形機に供給する第五の工程と、該二次成形機に供給された供給物を加熱して前記熱硬化性樹脂を熱融解させて二次成形を施す第六の工程とからなる６つの製造工程による製造方法によって、前記したグラフェン接合体と熱硬化性樹脂とからなる複合材料によって成形物を製造する点にある。
【発明の効果】
【０１０６】  つまり、この手段によれば、熱硬化性樹脂にグラフェン接合体が８０体積％以上の高い充填率で充填された複合材料からなる成形物が製造できる。この複合材料における全てのグラフェン接合体は磁気吸着しているため、成形物の性質はグラフェン接合体の性質を示す。また、押出し成形機から押し出された複合材料は、磁気吸着したグラフェン接合体から構成されるため可塑性を持ち、様々な二次成形ができる。例えば、スリーブ成形法、チューブ成形法、ブロー成形法、カレンダー成形法、サーモフォーミング成形法などの二次成形法が採用できる。なお必要に応じて、二次成形の際に、水素ガスを含む加熱された還元性ガスの雰囲気で二次成形を行なってもよい。二次成形物にさらなる機械的強度が必要となれば、二次成形物を着磁機にかけて着磁することで、二次成形物の機械的強度が増大する。
ここで、成形物の製造方法を説明する。原料は次の２種類からなる。前記したグラフェン接合体を製造する第１特徴手段から第３特徴手段のいずれかの手段で製造されるグラフェン接合体について、複数種類の形状から構成される前記グラフェン接合体を第一の原料とする。これによって、複合材料においてグラフェン接合体が磁気吸着しやすくなる。熱硬化性樹脂が溶剤に溶解ないしは分散された希釈液を第二の原料とする。最初に、第一の原料の集まりを第二の原料に混合して懸濁液を作成する。その後、懸濁液を押出し成形機に充填し、押出し成形機内で懸濁液を混練しながら熱処理し、過剰な溶剤を気化させて懸濁液を濃縮する。この濃縮された懸濁液は、磁気吸着したグラフェン接合体によって可塑性を持つ。また、濃縮された懸濁液におけるグラフェン接合体の体積占有率は、８０体積％以上を占める。この濃縮した懸濁液を、押出し成形機から押し出して二次成形機に供給し、熱硬化性樹脂を熱融解させ二次加工を施す。こうして、グラフェン接合体が体積割合で８０％以上に充填された複合材料からなる様々な形状を有する成形物が製造できる。なお、二次成形にあたっては、水素ガスを含む加熱された還元性ガスの雰囲気で二次成形を行なってもよい。二次成形物にさらなる機械的強度が必要になれば、二次成形物を着磁機にかけて着磁すればよい。こうして製造され成形物を構成する全てのグラフェン接合体は互いに接合しているので、二次成形物の性質はグラフェン接合体の性質を示す。
第二の原料である熱硬化性樹脂が溶剤に溶解ないしは分散された希釈液として、例えば、水溶性の熱硬化性樹脂を用いることが出来る。このような水溶性の熱硬化性樹脂として、フェノール樹脂、エポキシ樹脂、アミノアルキド樹脂、ウレタン樹脂、アクリル樹脂、シリコーン樹脂などがある。また、水に分散する熱硬化樹脂でもよい。更に、アルコール類に溶解ないしは分散するもの、ケトン類に溶解ないしは分散するもの、炭化水素系の溶剤に溶解ないしは分散するものを用いることも出来る。なお、複合材料におけるグラフェン接合体の充填率を体積割合で８０％以上にするためには、熱硬化性樹脂の希釈液の粘度を１００ｍＰａ・ｓ以下にすることが望ましい。
前記した製造方法で製造した複合材料からなる二次成形物の作用効果を説明する。複合材料からなる二次成形物の性質は、グラフェン接合体の性質を持つので、二次成形物が熱伝導性と電気導電性とに優れた成形物とする場合は、熱導電性と電気導電性に優れたグラフェン接合体を用いればよい。また、鉄微粒子の金属結合を介してグラフェンを接合ないしは積層して製造したグラフェン接合体を用いる場合は、二次成形物は電気ノイズに対する磁気シールド効果を持ち、またＶＨＦ帯からＵＨＦ帯に及ぶ周波数の電波を吸収する性質をもつ。このような二次成形物における作用効果は単なる事例である。二次成形物にどのような性質を持たせるかによって、グラフェン接合体を製造する第１特徴手段から第３特徴手段のいずれかの特徴手段で製造されるグラフェン接合体を選択すればよい。また、二次成形物に機械的強度が必要になれば、成形物を着磁機にかけて着磁すればよい。さらに、前記したように、二次成形にあたっては様々な成形法を用いることができ、これによって様々な形状を持つ成形物が製作でき、この成形物もグラフェン接合体の性質を示す。
【図面の簡単な説明】
【０１０７】
【図１】  鱗片状黒鉛粒子から製造したグラフェンを拡大して示した説明図である。
【図２】  鱗片状黒鉛粒子の集まりの粒度分布の一つの実例を示した説明図である。
【図３】  黒鉛結晶を形成する炭素原子の電子軌道を模式的に示した説明図である。
【図４】  最小グラフェンの大きさを模式的に示した説明図である。
【図５】  鉄微粒子がグラフェンに担持された状態を模式的に拡大した説明図である。
【図６】  鉄微粒子がグラフェンに担持された全体像を模式的に示した説明図である。
【図７】  グラフェンを製造する製造工程を示した説明図である。
【図８】  グラフェン接合体を製造する製造工程を示した説明図である。
【図９】  〜図１２  懸濁液を充填する各種容器の形状を示した説明図である。
【図１３】  オクチル酸鉄を製造する製造工程を示した説明図である。
【図１４】  懸濁液を熱処理する熱処理炉の構成を示した説明図である。
【図１５】  第一実施例で製造したグラフェン接合体を模式的に拡大した説明図である。
【図１６】  グラフェン接合体の製造の第二実施例の製造工程を示した説明図である。
【図１７】  第二実施例で製造したグラフェン接合体を模式的に拡大した説明図である。
【図１８】  グラフェン接合体の製造の第三実施例の製造工程を示した説明図である。
【図１９】  第三実施例で製造したグラフェン接合体を模式的に拡大した説明図である。
【図２０】  グラフェン接合体の製造の第四実施例の製造工程を示した説明図である。
【図２１】  第四実施例で製造したグラフェン接合体を模式的に拡大した説明図である。
【図２２】  グラフェン接合体の製造の第五実施例の製造工程を示した説明図である。
【図２３】  第五実施例で製造したグラフェン接合体を模式的に拡大した説明図である。
【図２４】  グラフェン接合体の製造の第六実施例の製造工程を示した説明図である。
【図２５】  第六実施例で製造したグラフェン接合体を模式的に拡大した説明図である。
【図２６】  グラフェン接合体の製造の第七実施例の製造工程を示した説明図である。
【図２７】  第七実施例で製造したグラフェン接合体を模式的に拡大した説明図である。
【図２８】  グラフェン接合体の製造の第八実施例の製造工程を示した説明図である。
【図２９】  第八実施例で製造したグラフェン接合体を模式的に拡大した説明図である。
【図３０】  グラフェン接合体の製造の第九実施例の製造工程を示す説明図である。
【図３１】  第九実施例で製造したグラフェン接合体を模式的に拡大した説明図である。
【図３２】  グラフェン接合体の製造の第十実施例の製造工程を示す説明図である。
【図３３】  メタルマスク版にグラフェン接合体が吸着する工程を示した説明図である。
【図３４】  スクリーンメッシュにグラフェン接合体が吸着する工程を示した説明図。
【図３５】  従来の固体高分子形燃料電池の構成と構造を示した説明図である。
【図３６】  工業製品に磁気マーカーを施す製造工程を示した説明図である。
【図３７】  ＩｎＧａＮ系半導体チップの構造を示した説明図である。
【図３８】  ＡｌＩｎＧａＰ系半導体チップの構造を示した説明図である。
【図３９】  ＩｎＧａＮ系半導体チップにグラフェン接合体を圧着した構造を示した説明図。
【図４０】  ＡｌＩｎＧａＰ系半導体チップにグラフェン接合体を圧着した構造を示した説明図。
【図４１】  ＬＥＤチップをアレイ状に配線電極に実装した構造を示した説明図である。
【図４２】  発熱デバイスをＤＣＢ基板へ実装した従来の構造を示した説明図である。
【図４３】  グラフェン接合体を銅箔回路とヒートシンクの間に圧着した構造図である。
【図４４】  グラフェン接合体を銅箔回路の下面とヒートシンクの間に圧着した構造図。
【図４５】  燃料極および空気極を製造する製造工程を示した説明図である。
【図４６】  燃料極および空気極の全体の構造を示した説明図である。
【図４７】  燃料極および空気極のＡ部を拡大した構造を示した説明図である。
【図４８】  図４７のＢ−Ｂ断面の構造を示した説明図である。
【図４９】  図４８のＣ部を拡大した構造を示した説明図である。
【図５０】  図４９のＤ部を拡大した構造を示した説明図である。
【図５１】  グラフェン接合体からなる容器を製造する製造工程を示した説明図である。
【図５２】  懸濁液を充填する容器の形状を示した説明図である。
【図５３】  スリーブないしはチューブを製造する製造装置の構成を示した説明図である。
【図５４】  スリーブないしはチューブを製造する製造工程を示した説明図である。
【図５５】  ブロー成形法で容器を製造する製造装置の構成を示した図である。
【図５６】  金型に充填されたバリソンに成形加工を施す様子を示した説明図である。
【図５７】  ブロー成形法で容器を製造する製造工程を示した説明図である。
【図５８】  サーモフォーミング法で容器を製造する製造装置の構成を示した図である。
【図５９】  サーモフォーミング法で容器を製造する製造工程を示した説明図である。
【図６０】  グラフェン接合体からなる被膜を形成する製造工程を示した説明図である。
【図６１】  希土類磁石に被膜を形成する製造工程を示した説明図である。
【図６２】  複合材料のペレットを製造する製造工程を示した説明図である。
【図６３】  加熱圧縮成形法で成形物を製造する製造工程を示した説明図である。
【図６４】  加熱圧縮成形機で成形物が成形される様子を示した説明図である。
【図６５】  カレンダー成形法でシートを製造する製造工程を示した説明図である。
【図６６】  スリーブ成形法でスリーブを製造する製造工程を示した説明図である。
【本発明を実施するための形態】
【０１０８】  グラフェンを製造する第一実施形態
本発明に係わる鱗片状黒鉛粒子の集まりないしは塊状黒鉛粒子の集まりから、莫大な数のグラフェンを製造する第一の実施形態を説明する。この実施形態は、鱗片状黒鉛粒子の１ｇないしは塊状黒鉛粒子の１ｇを平坦に引きつめ、これらの黒鉛粒子の集まりに電界を印加させ、莫大な数のグラフェンを製造する実施形態である。
つまり、微細な粒子である鱗片状黒鉛粒子の集まりないしは塊状黒鉛粒子の集まりを平坦に引きつめ、これらの黒鉛粒子が存在する領域に電界を発生すれば、全ての黒鉛粒子に瞬時に電界が印加される。この電界は、黒鉛結晶の層間結合の担い手であるπ電子を励起させ、これによってπ電子がπ軌道から遊離する。π電子がπ軌道から遊離したため、黒鉛結晶の層間結合の担い手がπ軌道に存在しなくなり、層間結合は破壊される。この結果、黒鉛粒子の集まりに電界を印加するだけで、黒鉛粒子を形成する黒鉛結晶の層間結合の全てが同時に破壊され、莫大な数のグラフェンが得られる。図１は得られたグラフェンを拡大した説明図で、炭素原子が二次元的に六角形の網目を形成している。
ここで、１ｇの黒鉛粒子の層間結合を全て破壊することで得られるグラフェンの数を求める。最初に、黒鉛結晶の結晶構造について説明する。非特許文献９によれば、α黒鉛の結晶構造を持つ鱗片状黒鉛および塊状黒鉛の結晶構造は、２つの層が交互に距離ｂ（ｂ＝３．３５４Å）をもって積層された層状の結晶構造を有する。これら２つの層はいずれも、隣り合う２つの炭素原子が距離ａ（ａ＝１．４２１Å）をなして作る六角形の網目からなる基底面を形成している。この基底面がグラフェンに該当する。六角形を形成する６つの炭素原子の位置は、基底面に垂直な方向に距離ｃ（ｃ＝６．７０８Å）をもって規則的に配列している。つまり、２つの層の配置位置がずれている。このように、鱗片状黒鉛および鱗状黒鉛は、ひとつの結晶子、つまりグラフェンが３．３５４Åの層間距離で積層された炭素原子のみから構成された単結晶材料であり、１個の鱗片状黒鉛粒子ないしは１個の塊状黒鉛粒子には大量のグラフェンが積層されている。なお、鱗片状黒鉛を工業的に精製したものが鱗片状黒鉛粒子であり、塊状黒鉛を工業的に精製したものが塊状黒鉛粒子である。
ここで、黒鉛粒子の集まりの具体例を説明する。図２は、鱗片状黒鉛粒子の集まりの粒度分布の実測結果を、頻度分布と累積分布から示した説明図である。この事例では、累積１０％となる粒子の大きさｄ１０は１０．４μｍであり、累積５０％となる粒子の大きさｄ５０は４４．４μｍであり、累積９０％となる粒子の大きさｄ９０は１１３．８μｍである。また、算術による体積平均粒径は５５．３μｍである。なお、この鱗片状黒鉛粒子の形状を球に換算したときの平均粒径は２５μｍに相当する。この鱗片状黒鉛粒子の集まりにおける鱗片状黒鉛粒子の厚みの平均値が１０μｍとすると、層間距離が３．３５４Åであるので、この１０μｍの厚みを持つ鱗片状黒鉛粒子には２９７，２６５個のグラフェンが積層されている。従って、黒鉛結晶の層間結合を全て破壊することによって、僅かひとつの鱗片状黒鉛粒子から２９７，２６５個のグラフェンが得られる。
次に、鱗片状黒鉛粒子の集まりないしは塊状黒鉛粒子の集まりについて、黒鉛粒子を構成する全ての黒鉛結晶の層間結合を破壊することで得られるグラフェンの数を求める。黒鉛粒子は、基底面、すなわちグラフェンが積層された単結晶材料であるが、グラフェンが積層される形態は個々の粒子において異なるため、個々の粒子は異なる外形形状を持つ。この性質によって、黒鉛粒子の粒度分布は、図２に示すように幅広い粒径範囲にまたがる。ここでは全ての黒鉛粒子が、直径が２５μｍの球から構成されるとする。黒鉛の真密度は２．２５×１０３ｋｇ／ｍ３であるから、直径が２５μｍからなる球状の黒鉛粒子１個の重さは、わずかに１．８４×１０−８ｇになる。１個の黒鉛粒子が持つグラフェンの数として前記した２９７，２６５個を用いれば、直径２５μｍの球からなる黒鉛粒子の１ｇの集まりについて、全ての黒鉛結晶の層間結合を破壊したときに１．６２×１０１３個という莫大な数のグラフェンが得られる。
次に、黒鉛粒子に電界を印加することで、黒鉛粒子を形成する全ての黒鉛結晶の層間結合が同時に破壊される現象を説明する。黒鉛結晶の層間結合は、炭素原子が持つ価電子の電子軌道の相互作用に基づく。ここで、黒鉛結晶の微細構造について説明する。黒鉛結晶の単位格子には４つの炭素原子が含まれる。非特許文献１０によれば、１つの炭素原子は隣り合う３つの炭素原子と１２０度の結合角を持って共有結合し、この結合が平面に広がって六角形の網目からなる基底面、すなわちグラフェンを形成する。この基底面、すなわちグラフェンが弱い結合力で結合されて層状に規則的に重なっている。
ここで、黒鉛結晶の微細構造を炭素原子の価電子の電子軌道から説明する。炭素原子は、２ｓ軌道にある２つの電子と２ｐ軌道にある２つの電子とからなる４つの価電子を持つ。２ｐ軌道は２ｐｘ軌道、２ｐｙ軌道、２ｐｚ軌道の３つの軌道からなるが、炭素原子では２ｐｘ軌道と２ｐｙ軌道とに電子が入り、２ｐｚ軌道は空いている。このため、炭素原子が結晶を作る際に、いったん２ｓ軌道のひとつの電子が２ｐｚ軌道に入った後に電子配置の再編成を行い、３種類のｓｐ混成軌道を形成する。黒鉛結晶の電子配置では、３つの電子がｓｐ２の混成軌道を形成し、残りひとつの電子は他の３つの電子軌道とは孤立した２ｐｚ軌道に入る。図３は、黒鉛結晶を形成する炭素原子の電子軌道を模式的に示した説明図である。図３に示すＣは炭素原子の原子核で、Ａはσ電子が確率的に存在するσ軌道で、Ｂはπ電子が確率的に存在するπ軌道である。３つのｓｐ２混成軌道（σ軌道という）に入る電子はσ電子と呼ばれ、同じ六角形の網面内で隣り合う３つの炭素原子に属するσ電子と共有結合し、強固な骨組みを六角形の網面として作る。残りの１つの価電子は、六角形の網面に垂直な上下方向に伸びる２ｐｚ軌道（π軌道という）に入るπ電子とよばれ、六角形の網面に垂直な上下方向に隣接する２つの炭素原子に属するπ電子と弱い相互作用で結合する。このため、π軌道におけるπ電子の束縛力は弱い。
黒鉛結晶の基底面、すなわちグラフェンは、ダイアモンドに準ずるヤング率をもち、機械的強度は大きい。この理由は、基底面上で相対的に短い１．４２１Åの距離で隣接する２つの炭素原子がもつσ電子同士が、共有結合によって結合されているからである。いっぽう、黒鉛結晶の層間結合は破壊されやすい。この理由は、基底面に垂直な方向に相対的に長い３．３５４Åの距離で隣接する２つの炭素原子がもつπ電子同士が、ファンデルワールス力と呼ばれる弱い相互作用によって結合されているからである。このため、π電子に作用する弱い相互材用より大きな力をπ電子に作用させれば、π電子はπ軌道の拘束から解放されて自由電子になる。この結果、黒鉛結晶の層間結合の担い手であるπ電子がπ軌道から遊離したため層間結合が破壊される。
微細な粒子である黒鉛粒子に電界が印加すると、黒鉛結晶の層間結合の担い手である全てのπ電子にクーロン力が発生する。このクーロン力が、前記した層間結合力であるπ軌道の弱い相互作用より大きな力としてπ電子に作用すると、全てのπ電子はπ軌道から遊離して自由電子になる。π電子がπ軌道から遊離すると、層間を結合する担い手がいなくなるので、層間結合が破壊される。この結果、天然黒鉛粒子は全ての層間結合が同時に破壊され、基底面が積み重なった状態、つまり、グラフェンが積み重なった状態になる。
以上に説明したように、鱗片状黒鉛粒子の集まり、ないしは塊状黒鉛粒子の集まりに対し、電界を印加させるだけで全ての黒鉛結晶の層間結合を同時に破壊させることが出来る。このため、黒鉛粒子の集まり１ｇを平坦に引きつめ、これらの黒鉛粒子が存在する領域に電界を与えるだけで、全ての黒鉛結晶の層間結合が同時に破壊される。こうして、鱗片状黒鉛粒子の１ｇないしは塊状黒鉛粒子の１ｇから１．６２×１０１３個という莫大な数のグラフェンが得られる。この結果、前記した本発明における第一の課題が解決できる。
【先行技術文献４】
【非特許文献】
【０１０９】
【非特許文献９】Ｊ．Ｄ．Ｂｅｒｎａｌ：Ｐｒｏｃ．Ｒｏｙ．Ｓｏｃ．Ａ１０６，Ｐ７４９−７７３，１９２４
【非特許文献１０】
2013237602.tif 000006
【０１１０】  グラフェンを製造する第二実施形態
本発明に係わる鱗片状黒鉛粒子の集まりないしは塊状黒鉛粒子の集まりから、莫大な数のグラフェンを製造する第２の実施形態を説明する。本実施形態は、鱗片状黒鉛粒子の集まりないしは塊状黒鉛粒子の集まりを、二枚の平行平板電極の間隙に引きつめ、該電極間に電位差を与えて莫大な数のグラフェンを製造する実施形態である。
二枚の平行平板電極の間隙に黒鉛粒子を引きつめ、この電極間に電位差、つまり直流電圧Ｖを印加すると、直流電圧Ｖの大きさを電極間隙の大きさｄで割った値に相当する電界Ｅ（Ｅ＝Ｖ／ｄ）が電極間隙に発生し、この電界Ｅは電極間隙に存在する全ての黒鉛粒子に印加される。この電界Ｅが黒鉛粒子に印加された瞬間に、全ての黒鉛粒子について、黒鉛結晶の層間結合が同時に破壊され、莫大な数のグラフェンが得られる。
この現象は次の理由によって起こる。図２に示したように、鱗片状黒鉛粒子ないしは塊状黒鉛粒子は微細な粒子であるため、二枚の平行平板電極の狭い間隙に引きつめられる。この黒鉛粒子が引きつめられた電極間隙に電界を発生させると、全ての黒鉛粒子に電界が瞬時に印加され、黒鉛結晶の層間結合の担い手である全てのπ電子にクーロン力が作用する。このクーロン力が、π軌道の相互作用より大きな力としてπ電子に作用すると、π電子がπ軌道から遊離し自由電子になる。この結果、黒鉛結晶の層間結合の担い手であるπ電子がπ軌道にいなくなるので、黒鉛結晶の層間結合の全てが同時に破壊される。
電界を黒鉛粒子に印加させる装置は二枚の平板電極のみで構成され、この電極間に直流電圧を印加させるだけの極めて簡単な装置である。さらに、二枚の平板電極の間隙に天然黒鉛粒子の集まりを引きつめることも極めて容易である。このように、鱗片状黒鉛粒子の集まりないしは塊状黒鉛粒子の集まりから、莫大な数のグラフェンを瞬時に製造することは極めて容易である。これによって、安価な鱗片状黒鉛粒子ないしは塊状黒鉛粒子を用いて、莫大な数からなるグラフェンを安価に製造できる。
次に、電界が黒鉛粒子に印加した瞬間に、黒鉛粒子の全ての層間結合が破壊される現象を説明する。π電子に電界Ｅが印加すると、π電子にクーロ力Ｆが働く。電子の素電荷量をｅ（ｅは１．６×１０−１９クーロンに相当する）とすると、クーロン力Ｆと電界Ｅとの間にはＦ＝−ｅ・Ｅの関係がある。π電子はクーロン力Ｆによって電界ベクトルＥの方向に移動しようとするが、π電子はπ軌道の相互作用によってπ軌道上に拘束される。
ここで、黒鉛結晶の基底面に対し垂直方向に、層間距離ｂ（ｂ＝３．３５４Å）の距離をもって隣り合う３つの炭素原子に着目する。これら３つの炭素原子のうち、中央の炭素原子の価電子であるπ電子は、π軌道上を上下方向にそれぞれ最大で１／２・ｂの距離を移動する。なぜならば、炭素原子の価電子であるπ電子は、隣接する炭素原子のπ電子のπ軌道と共有しないからである。つまり、異なる炭素原子のπ電子同士がπ軌道を共有した場合は、π電子同士が共有結合することになる。従って、π電子がπ軌道上を移動する最大の距離は層間距離ｂになる。このため、π電子がクーロン力Ｆで層間距離ｂの距離を動く際に行う仕事が、π軌道の相互作用より大きくなれば、つまり電界によってπ電子に作用するクーロン力がπ軌道の相互作用に基づく拘束力より大きくなれば、π電子は確実にπ軌道から遊離して自由電子になる。これによって黒鉛結晶の層間結合が全て破壊される。
ここで、π電子がクーロン力によって層間距離ｂの距離を動く際に行う仕事の大きさとπ軌道の相互作用の大きさとを比較する。π電子がクーロン力Ｆによって層間距離ｂを動いたとき、π電子は仕事Ｗ（Ｗ＝ｂ・Ｆ）を行う。この仕事Ｗが、π電子に作用する１原子当たりのπ軌道の相互作用の大きさである３５ｍｅＶ（エレクトロンボルトｅＶは電子が持つエネルギーの大きさを表す単位で１ｅＶは１．６２×１０−１９Ｊに相当する）を超えると、π電子はπ軌道の相互作用の拘束から解放されて自由電子になる。ここでは、二枚の平行平板電極間の狭い間隙ｄに、電極板に対し垂直方向に電位差Ｖを印加するので、電界ＥはＶ／ｄで近似できる。印加する電位差を１００Ｖ、１ｋＶ、１０ｋＶとし、クーロン力Ｆで層間距離ｂの距離を移動するときの仕事Ｗを求めπ軌道の相互作用の大きさと比較する。
【０１１１】
【表１】
2013237602.tif 000007
2013237602.tif 000008
【０１１２】  ２枚の平行平板電極の間隙を１μｍとした場合、印加電圧を１０６Ｖにすれば、電極間隙に存在する鱗片状黒鉛粒子の集まりないしは塊状黒鉛粒子の集まりの全ての黒鉛結晶の層間結合が確実に破壊されて、莫大な数のグラフェンになる。また、２枚の平行平板電極の間隙を１０μｍとした場合、印加電圧を１．０６ｋＶにすればよい。さらに、印加電圧を１０．６ｋＶにすれば、電極間隙を１００μｍまで拡大できる。このように、黒鉛粒子の大きさと粒度分布とに応じて電極間隙を設定し、この電極間隙に応じた直流電圧を電極間隙に印加すれば、電極間隙に存在する全ての黒鉛粒子の層間結合が破壊される。
ここで、２枚の平行平板電極の間隙に電界が発生する電極の有効面積を１ｍ×１ｍとし、２枚の平行平板電極が１００μｍの間隙で組み合わされ、この電極間に鱗片状黒鉛粒子の集まりないしは塊状黒鉛粒子の集まりを満遍なく平らに引き詰めた場合、何個の黒鉛粒子が存在するかを求める。黒鉛粒子を粒径が２５μｍの球とし、１０８段落で記述した条件に基づくと、２枚の並行平板電極で作られる１００μｍの間隙に、黒鉛粒子が満遍なく一列に整列した場合は、６．４×１０７個の黒鉛粒子が存在する。これらの黒鉛粒子に、１０．６ｋＶ以上の直流電圧を印加すれば、全ての黒鉛粒子の層間結合は破壊される。ひとつの黒鉛粒子が持つグラフェンの数を２９７，２６５個とした場合は、１．９×１０１３個のグラフェンを得ることができる。このときに用いた鱗片状黒鉛粒子の集まりないしは塊状黒鉛粒子の集まりの重量はわずかに１．１８ｇである。
以上に説明したように、わずか１．２ｇの黒鉛粒子に対して、電界という負荷を与えるだけで、２０兆個に近い莫大な数のグラフェンが同時に得られる。また、グラフェンを製造する装置は、二枚の平行平板電極という極めて簡単な装置である。さらに、グラフェンを製造する方法は、二枚の平行平板電極の間隙に黒鉛粒子の集まりを引きつめ、この電極間に直流電圧を印加するという極めて簡単な方法である。この結果、莫大な数のグラフェンが安価に製造でき、前記した本発明における第一の課題が解決できる。
【０１１３】  しかしながら、鱗片状黒鉛粒子の集まりないしは塊状黒鉛粒子の集まりの黒鉛結晶の層間結合を破壊することで得られるグラフェンの大きさは極微小である。ここで、最も小さいグラフェンと最も大きいグラフェンとの大きさとその重さとを求める。ここでは、前述のように、天然黒鉛粒子の形状を直径が２５μｍの球とする。さらに、結晶子、つまりグラフェンが単純に積層されて、１個の天然黒鉛粒子が構成されるとする。図４の黒鉛粒子の表層を拡大した説明図に示すように、半径ｃ（ｃ＝１２．５μｍ）からなる球の表面上の１点Ａから層間距離である３．３６４Åの距離にある基底面Ｂが最も小さい結晶子、すなわちグラフェンである。最も小さいグラフェンの長さａを求めると１８４．４Åになる。この長さ１８４．４Åは、最も小さいグラフェンの直径に相当する。また、基底面の厚みｄは、炭素原子の共有結合半径である０．７７Åの２倍の値になる。つまり黒鉛結晶は、厚みが１．５４Åからなる基底面が１．８２４Åの間隔で積層されている。直径が１８４．４Åで厚みが１．５４Åからなる最小グラフェンの重さは、僅かに９．２５×１０−２０ｇである。しかしながら、この最小グラフェンの厚みに対する面積の比率であるアスペクト比は極めて大きく１７，３３５に及ぶ。次に、最も大きいグラフェンは、球の中央にあるグラフェンに相当し、直径ｂが２５μｍで、厚みｄが１．５４Åからなる。このグラフェンの重さは、僅かに１．７０×１０−１３ｇになる。また、この最大のグラフェンのアスペクト比はさらに大きく、３．２×１０１０という莫大な値になる。なお、グラフェンが他の物質にはない莫大な大きさのアスペクト比を持つ理由は、グラフェンの厚みが僅かに１．５４Åという極微小の厚みを持つことによる。
以上に説明したように、鱗片状黒鉛粒子の集まりないしは塊状黒鉛粒子の集まりに係わる黒鉛結晶の層間結合を破壊することで得られるグラフェンは、極めて微細な物質であり、また重量も極微小である。さらに、グラフェンの大きさと重量の偏差はいずれも著しく大きい。このため、黒鉛粒子から製造したグラフェンを接合してグラフェン接合体を製造する手段は、ありきたりの手段では困難である。しかしながら、グラフェンは厚みが極微小であるため、アスペクト比が極めて大きいという他の物質にはない極めてまれな特徴をもつ。このグラフェン固有の特徴を活かす製造方法によってのみ、グラフェンを接合しグラフェン接合体を製造することができる。これによって、前記した本発明における第二の課題が解決できる。
【０１１４】  グラフェン接合体を製造する第一実施形態
本発明に係わるグラフェン接合体を製造する第１実施形態を説明する。この実施形態は、グラフェンの表面に、１ｎｍの大きさをもつ鉄微粒子を１０ｎｍの間隔で離間させて担持させ、この鉄微粒子同士を金属結合させることでグラフェン同士を接合させ、グラフェン接合体を製造する実施形態である。
グラフェンはアスペクト比が極めて大きいという他の物質にはない固有の特徴を持つため、最小グラフェンの面積より十分に大きさが小さいナノレベルの鉄微粒子は、グラフェンの表面に選択的に担持する。さらに、グラフェンの表面に担持された鉄微粒子同士が磁気吸着してグラフェンが近接する。磁気吸着した鉄微粒子は、さらに析出する鉄の核になり、磁気吸着した鉄微粒子の表面に鉄が析出して鉄微粒子同士が金属結合する。これによって、グラフェンが接合してグラフェン接合体が製造される。
なお、有機金属化合物の熱分解によって生成される金属微粒子は、不純物を持たないため、極めて活性度の高い物質である。いっぽう、グラフェンの比抵抗は銅の比抵抗の２３倍に過ぎない。この理由は、グラフェンは伝導電子と正孔からなるキャリアを持つためである。つまり、グラフェンは、価電子バンドの一部の電子が伝導電子バンドに存在する確率を持ち、価電子バンドの底部に正孔が、伝導電子バンドの底部に伝導電子が存在する。このため、グラフェンの表面に吸着した有機金属化合物が熱分解し、グラフェンの表面に金属微粒子が析出する際に、金属微粒子はグラフェンと共有結合する。つまり、グラフェンの表面に金属微粒子が析出する際に、金属が持つ自由電子の電子軌道が、グラフェンが持つ伝導電子の電子軌道と共有され、金属微粒子はグラフェンと共有結合してグラフェンの表面に担持する。
グラフェンの表面に鉄微粒子を担持させ、鉄微粒子同士の金属結合でグラフェンを接合して、グラフェン接合体を製造する方法を説明する。最初に、有機鉄化合物の分散液中における鉄の重量割合が２重量％になるように、メタノールなどの有機溶剤に有機鉄化合物を分散させる。次に、前記したグラフェンを製造する実施形態で製造したグラフェンの集まり１０ｇを、有機鉄化合物の分散液６０ｇに混合し攪拌する。これによって、有機鉄化合物の分散液にグラフェンの集まりが分散された懸濁液が作成でき、全てのグラフェンの表面は有機鉄化合物の分散液と接する。つまり、前記したようにグラフェンは、極軽量で極めて扁平な物質であるため、有機鉄化合物の分散液中で浮力を受けて沈降せずに分散する。次に、同一形状の溝が多数個形成された容器が有する各溝に、一定量ずつ前記の懸濁液を充填する。さらに、この容器を大気雰囲気の熱処理装置に入れる。最初に、前記有機溶剤が沸騰し、有機溶剤が蒸発して懸濁液が濃縮する。これによって、全てのグラフェンの表面に有機鉄化合物が吸着する。次に、前記有機鉄化合物の熱分解が完了する温度まで昇温すると、グラフェンの表面に吸着した有機鉄化合物が熱分解し、グラフェンの表面に鉄微粒子が担持し始める。鉄の析出が継続し、鉄微粒子が成長し、鉄微粒子が発する磁気によって、鉄微粒子は互いに磁気吸着し、グラフェンが近接する。さらに、鉄の析出が継続し、磁気吸着した鉄微粒子の表面に鉄が析出し、鉄微粒子同士が金属結合する。これによってグラフェンが接合してグラフェン接合体が製造される。こうした現象が全てのグラフェンの表面で同時に進行する。この結果、鉄微粒子同士の金属結合を介して、全てのグラフェンが接合し、一枚のグラフェン接合体が前記した懸濁液を充填した各溝に製造される。従って、グラフェン接合体の形状は、懸濁液を充填した溝の形状を反映する。
図５は、グラフェンの表面に直径ｂが１ｎｍからなる鉄微粒子が担持した状態を拡大した説明図であり、１ｎｍの大きさをもつ鉄微粒子が１０ｎｍの間隔ａをもって離間して担持する。なお、グラフェンの厚みｄは１．５４Åであり、炭素原子の原子間距離ｃは１．４２Åである。図６は、１枚のグラフェンの表面に、莫大な数からなる鉄微粒子が１０ｎｍの間隔で離間して担持した状態を示した説明図である。グラフェンは極めて大きなアスペクト比を持つ扁平な物質であるため、鉄微粒子はグラフェンの表面のみに選択的に担持される。
なお、グラフェンの表面に担持される鉄微粒子の大きさと数とは、有機鉄化合物の分散液における鉄の重量割合と、この有機鉄化合物の分散液に混合するグラフェンの量を変えることで変えられる。この理由は、グラフェンの表面に吸着した有機鉄化合物の量に応じて、グラフェンの表面に担持される鉄微粒子の大きさと数とが決まることによる。つまり、有機鉄化合物の分散液中にグラフェンの集まりを分散すると、全てのグラフェンの表面が有機鉄化合物の分散液と接する。この分散液を昇温して溶媒が気化すると、有機鉄化合物が全てのグラフェンの表面に吸着する。この後、有機鉄化合物が熱分解すると、グラフェンの表面に離散的に鉄微粒子が担持する。この際、析出する鉄微粒子の大きさと数は、グラフェンの表面に吸着した有機鉄化合物の量に依存する。本実施形態では、有機鉄化合物の分散液における鉄の重量割を２重量％とし、この有機鉄化合物の分散液６０ｇに対してグラフェンを１０ｇの重量割合で混合したため、グラフェンの表面に１ｎｍの鉄微粒子が１０ｎｍの間隔で担持された。
以上、グラフェンを接合させてグラフェン接合体を製造する第１実施形態を説明した。同様にグラフェン接合体についても、グラフェン接合体の表面に析出した鉄微粒子同士が金属結合し、この鉄微粒子の金属結合を介して、グラフェン接合体が接合され、さらに面積が広いないしはさらに厚みが厚い新たなグラフェン接合体が製造できる。
【０１１５】  グラフェン接合体を製造する第二実施形態
本発明に係るグラフェン接合体を製造する第２実施形態を説明する。この実施形態は、グラフェンの表面に、１ｎｍの大きさをもつ鉄微粒子を１０ｎｍの間隔で離散的に担持させてグラフェン接合体を製造し、さらに、グラフェン接合体の表面に担持された鉄微粒子の表面に銅を析出させた実施形態である。つまり、熱分解温度が相対的に低い有機鉄化合物を最初に熱分解させ、グラフェンの表面に鉄微粒子を担持させ、この鉄微粒子同士の金属結合でグラフェンを接合してグラフェン接合体を製造する。次に、熱分解温度が相対的に高い有機銅化合物を熱分解させ、グラフェン接合体の表面に担持された鉄微粒子の表層に銅を析出させ、鉄と銅とからなる複合金属微粒子が表面に担持されたグラフェン接合体を製造する実施形態である。
最初に、有機鉄化合物と有機銅化合物とを、分散液中における鉄および銅の重量割合がそれぞれ２重量％と０．５重量％になるように、メタノールなどの有機溶剤に分散させる。なお、有機鉄化合物が熱分解を完了する温度は、有機銅化合物が熱分解を完了する温度より低い。次に、２種類の有機金属化合物の分散液６０ｇにグラフェンの集まり１０ｇを混合して攪拌する。これによって、グラフェンの集まりが、前記した２種類の有機金属化合物の分散液に分散された懸濁液が作成でき、全てのグラフェンの表面は２種類の有機金属化合物の分散液と接する。次に、同一形状の溝が多数個形成された容器が有する各溝に、この懸濁液の一定量ずつを充填する。さらに、この容器を大気雰囲気の熱処理装置に入れる。最初に、前記有機溶剤が沸騰して懸濁液が濃縮される。これによって、全てのグラフェンの表面に２種類の有機金属化合物が吸着する。さらに、前記有機鉄化合物の熱分解が完了する温度まで昇温すると、有機鉄化合物が熱分解し、グラフェンの表面に鉄微粒子が析出し始める。こうして、グラフェンの表面に鉄微粒子が担持し、鉄微粒子が発する磁気によってグラフェン同士が近接し、更に鉄の析出が継続し、磁気吸着した鉄微粒子の表層に鉄が析出し、鉄微粒子同士が金属結合する。この結果、１ｎｍの大きさからなる鉄微粒子を介してグラフェンが接合し、一枚のグラフェン接合体が製造される。更に、有機銅化合物の熱分解が完了する温度まで昇温すると、有機銅化合物が熱分解する。これによって、グラフェン接合体の表面に担持された鉄微粒子の表面に銅が析出する。この結果、グラフェン接合体の表面に担持された金属微粒子は、内部が鉄で表層が銅からなる複合金属微粒子になる。なお、グラフェン接合体の形状は、懸濁液を充填した容器の溝の形状を反映する。
この実施形態では、有機銅化合物の熱分解で析出する銅は、グラフェン接合体の表面に析出した鉄微粒子の表層に析出する。つまり、グラフェン同士は、１ｎｍの大きさの鉄微粒子同士の金属結合によって、一枚のグラフェン接合体になる。この後、有機銅化合物の熱分解で銅が析出する。熱分解で生成された銅は、グラフェン同士の微細な間隙にある鉄微粒子は析出する核にはならず、グラフェン接合体の表面に担持された鉄微粒子が析出する核になる。このため、グラフェン接合体の表面に担持された金属微粒子は、内部が鉄で表層が銅で構成される複合金属微粒子になる。これによって、グラフェン接合体の表面に担持された鉄と銅とからなる複合金属微粒子は、１．４ｎｍの大きさまで成長し、複合金属微粒子は銅の性質が優勢になる。この表層の銅の性質を利用することによって、様々の用途に本実施形態のグラフェン接合体を用いることができる。
この現象は、次の有機金属化合物の熱分解反応によって起こる。有機金属化合物は、金属イオンと結合するイオンが金属イオンと共有結合し、この共有結合部の距離が他の結合部の距離より長いため、熱分解が始まると、この共有結合部が最初に切れる。この現象の始まる温度が、有機金属化合物の熱分解の開始温度に該当する。この際、金属イオンと結合していた物質は液状の有機物となり、金属イオンは金属分子となる。さらに熱分解反応が進むと、有機物は分子量の小さい有機物に分解され、金属の析出が始まる直前に、有機物の全てが昇華する。有機物の昇華が完了すると、金属分子が集まって金属微粒子を生成する。この温度が有機金属化合物の熱分解が完了する温度に該当する。このため、有機金属化合物における熱分解反応は、開始から完了まで所定の温度幅を有する。
本実施形態では、有機鉄化合物と有機銅化合物との混合物が熱分解する。両者の熱分解温度には温度差があり、最初に有機鉄化合物の熱分解が始まり、その後、有機銅化合物の熱分解が始まる。なお、有機金属化合物の熱分解反応は、有機金属化合物が吸着したグラフェンの表面で進行する。有機鉄化合物の熱分解が始まった時点では、有機銅化合物の熱分解は起こらない。有機鉄化合物の熱分解が始まると、有機鉄化合物の熱分解で生成された液状の有機物は、温度の上昇と共に、グラフェンの表面で低分子量化の反応が進む。いっぽう、有機銅化合物の熱分解で生成された液状の有機物は、毛細管現象でグラフェン同士の間隙からグラフェンの表面に銅分子を伴って移動する。この理由は、有機鉄化合物の熱分解が有機銅化合物の熱分解より進んでいるため、有機鉄化合物の熱分解で生成された有機物の低分子量化は、有機銅化合物の熱分解で生成された有機物の低分子量化より進んでいる。このため、有機鉄化合物の熱分解で生成された有機物の分子量は、有機銅化合物の熱分解で生成された有機物の分子量より小さい。従って、有機鉄化合物の熱分解で生成された有機物の表面張力は、有機銅化合物の熱分解で生成された有機物の表面張力より小さい。これによって、有機鉄化合物の熱分解で生成された有機物はグラフェンの表面に留まり、有機銅化合物の熱分解で生成された有機物はグラフェンの表面から銅分子を伴って移動する。さらに温度が上がると、グラフェンの表面に鉄微粒子が担持し始め、さらに鉄微粒子同士の金属結合が起こり、グラフェン接合体が形成される。いっぽう、有機銅化合物の熱分解で生成された有機物は、鉄の析出が始まると鉄微粒子が磁気吸着しようとしてグラフェン同士が接近するため、接近した狭い間隔からグラフェンの表面に移動する。さらに有機物の低分子量化が進み、既に鉄微粒子同士の金属結合で形成されたグラフェン接合体の表面に銅分子を伴って移動する。こうして、有機銅化合物から分離された有機物の全てが昇華し後に、グラフェン接合体の表面に担持した鉄微粒子が銅の析出する核となって銅が析出し、鉄と銅とからなる複合金属微粒子が形成する。
以上、グラフェンの表面に１ｎｍの大きさをもつ鉄微粒子を１０ｎｍの間隔で離散的に担持させ、この鉄微粒子同士の結合によってグラフェン接合体を製造し、さらに、グラフェン接合体の表面に担持された鉄微粒子の表層に銅を析出させ、鉄と銅とからなる１．４ｎｍの大きさからなる複合金属微粒子をグラフェン接合体の表面に担持した実施形態を説明した。同様に、グラフェン接合体についても、１ｎｍの鉄微粒子を１０ｎｍの間隔で離散的にグラフェン接合体の表面に担持させてグラフェン接合体同士を接合し、さらに面積が広い、ないしはさらに厚みが厚い一枚のグラフェン接合体が製造される。さらに、この新たに製造されたグラフェン接合体の表面に担持された鉄微粒子の表層に銅が析出する。
本実施形態では、鉄と銅とからなる複合金属微粒子を、グラフェン接合体の表面に担持させた。この複合金属微粒子は鉄と銅とに限定されることはなく、次の３つの手順で予め決めた構造を持つ複合金属微粒子がグラフェン接合体の表面に担持できる。最初に、必要となるグラフェン接合体の表面の性質に応じて、複合金属微粒子の構造を決める。次に、析出する金属の順番に応じて有機金属化合物の熱分解が完了する温度を定める。最後に、この熱分解が完了する温度に適合した有機金属化合物を金属の原料として用い、グラフェン接合体の表面に複合金属微粒子を担持する。
【０１１６】  グラフェン接合体を製造する第三実施形態
本発明に係るグラフェン接合体を製造する第３の実施形態を説明する。この実施形態は、前記した第２実施形態における有機銅化合物の使用量と有機鉄化合物の使用量との比率を変え、本実施形態では４倍の使用量とし、鉄の析出量に対する銅の析出量の比率が更に過多となる複合金属粒子をグラフェン接合体の表面に担持する実施形態である。
なお、本実施形態における鉄の析出量を、前記した第２実施形態における鉄の析出量より少なくした。この理由は、析出する鉄は、グラフェン同士を接合する機能に留めることによる。このため、グラフェン接合体の表面に担持される鉄微粒子の大きさは、前記した第２実施形態における鉄微粒子より小さくなる。これによって、有機銅化合物の使用量を増やさずに、グラフェン接合体の表面に担持される複合金属微粒子は、鉄の量に対する銅の量の比率が増大する。この結果、有機鉄化合物と有機銅化合物の使用量の双方を増やさずに、複合金属微粒子における鉄の量に対する銅の量の比率が変わる。
有機鉄化合物と有機銅化合物とを、分散液中における鉄および銅のそれぞれの重量割合が０．５重量％と２重量％になるように、メタノールなどの有機溶剤に分散させる。この２種類の有機金属化合物の分散液６０ｇにグラフェンの集まり１０ｇを混合し、攪拌して懸濁液を作成する。次に、この懸濁液を、同一形状の溝が多数個形成された容器が有する各溝に、一定量ずつを充填する。さらに、この容器を大気雰囲気の熱処理炉に入れる。最初に、前記有機溶剤を蒸発させて懸濁液を濃縮する。次に、懸濁液を前記有機鉄化合物の熱分解が完了する温度まで昇温し、有機鉄化合物を熱分解する。これによって、０．６ｎｍの大きさからなる鉄微粒子を介してグラフェンが接合し、一枚のグラフェン接合体が製造される。更に、有機銅化合物の熱分解が完了する温度まで昇温し、有機銅化合物を熱分解する。これによって、グラフェン接合体の表面に担持された鉄微粒子の表面に銅が析出する。この結果、グラフェン接合体の表面に担持される鉄と銅とからなる複合金属微粒子は、１ｎｍの大きさまで成長する。本実施形態に基づいて製造されたグラフェン接合体は、その表面に担持された複合金属粒子は、鉄の量に対し銅の量が前実施形態より過多になるため、複合金属粒子の性質は銅の性質がさらに優勢になる。
本実施形態におけるグラフェン接合体の表面に担持された複合金属粒子の性質を利用して、様々な用途にグラフェン接合体を使用することができる。たとえば、銅は金属元素の中で金、銀、鉛についで展性が大きいので、銅の展性を利用して、前記グラフェン接合体をいろいろな物質の表面に圧着させることができる。
本実施形態では、有機鉄化合物の使用量に対する有機銅化合物の使用量の比率を変えることで、グラフェン接合体の表面に担持される複合金属微粒子を構成する鉄と銅との比率を変えた。この様に、必要となるグラフェン接合体の表面の性質に応じて、表面に担持する複合金属粒子の構造が変えられる。つまり、必要となるグラフェン接合体の表面の性質に応じて、複合金属微粒子の構成と構造を決め、これに応じて複数種類の有機金属化合物の熱分解温度を定め、この複数種類の有機金属化合物の有機溶剤への各々の分散濃度を決め、この複数種類の有機金属化合物が吸着したグラフェンを熱処理すれば、必要となる性質を有する複合金属微粒子がグラフェン接合体の表面に担持する。
【０１１７】  グラフェン接合体を製造する第四実施形態
本発明に係るグラフェン接合体を製造する第４実施形態を説明する。この実施形態は、前記した第２の実施形態とは逆の順番で金属を析出させる実施形態である。つまり、グラフェンの表面に１ｎｍの大きさをもつ銅微粒子を１０ｎｍの間隔で最初に担持させ、この後、銅微粒子の表層に銅の析出量の１／５の体積として鉄を析出させ、この銅と鉄とからなる複合金属微粒子によってグラフェンを接合し、グラフェン接合体を製造する。この実施形態は、グラフェンを接合する複合金属微粒子を、銅の体積が鉄の体積の５倍となる構成としたため、前記した第２および第３の実施形態における鉄微粒子の金属結合でグラフェンを接合したものに比べ、グラフェン接合体の性質は銅の性質が反映され、より熱伝導性と電気導電性とに優れる性質を持つ。なお、本実施形態では、前記した第３の実施形態と同様に、析出する鉄はグラフェン同士を接合する機能に留めるため、有機鉄化合物の使用量を少なくした。
最初に、有機銅化合物と有機鉄化合物とを、分散液中における銅の重量割合が２重量％、鉄の重量割合が０．４重量％となるように、メタノールなどの有機溶剤に分散させる。次に、この２種類の有機金属化合物が混合された分散液６０ｇにグラフェンの集まり１０ｇを混合して攪拌する。これによって、グラフェンの集まりが、前記した２種類の有機金属化合物の分散液に分散された懸濁液が作成できる。次に、この懸濁液を、同一形状の溝が多数個形成された容器が有する各溝に、一定量ずつを充填する。さらに、この容器を大気雰囲気の熱処理装置に入れる。最初に、有機溶剤蒸発させて懸濁液を濃縮する。次に、懸濁液を有機銅化合物の熱分解が完了する温度まで昇温し、有機銅化合物を熱分解する。これによって、グラフェンの表面に銅微粒子が担持する。この際、銅は磁性を持たないため、グラフェンは接近しない。更に、有機鉄化合物の熱分解が完了する温度まで昇温し、有機鉄化合物を熱分解する。この際、グラフェンの表面に担持された銅微粒子が鉄の析出する核になって鉄が析出し、析出した鉄によって銅と鉄とからなる複合金属微粒子が形成される。さらに、この複合金属微粒子が磁気吸着してグラフェン同士が近接し、鉄の析出が複合金属微粒子の表面に継続し、磁気吸着した複合金属微粒子同士が金属結合する。この結果、複合金属微粒子を介してグラフェンが接合し、一枚のグラフェン接合体が製造される。このグラフェン接合体の形状は、前記した懸濁液を充填した溝の形状を反映する。
この実施形態では、１ｎｍの大きさの銅微粒子が１０ｎｍの間隔で離散的にグラフェンシートの表面に担持される。この銅微粒子の表層に、銅の体積の１／５の体積で鉄が析出する。このため、複合金属微粒子の性質は銅の性質が優勢になる。つまり、鉄は、グラフェンを接合させてグラフェン接合体を製造する手段として用いるため、鉄の析出量は銅の析出量に比べて少量とした。この結果、本実施形態で製造されるグラフェン接合体は、複合金属微粒子を構成する銅の性質が反映され、熱導電性と電気導電性とに優れる。これによって、グラフェンの熱伝導性ないしは電気導電性を損なうことなく、熱伝導性と電気導電性に優れるグラフェン接合体が製造できる。また、グラフェン接合体の表面に担持される複合金属微粒子は、展性に優れる銅の性質を反映する。
同様に、グラフェンの代わりにグラフェン接合体を原料として用い、このグラフェン接合体の表面に銅と鉄とからなる複合金属微粒子を担持させ、この複合金属微粒子同士の金属結合で、グラフェン接合体同士を接合ないしは積層し、より面積が広い、ないしはより厚みが厚い新たなグラフェン接合体が製造できる。
ここで、本実施形態で製造されるグラフェン接合体の優れた熱伝導性を説明する。グラフェンの熱伝導率は、金属の中で最も熱伝導率が高い銀の熱伝導率４．３０ＷＣ−１ｍ−１の４．５倍に近い。このため、グラフェンの優れた熱伝導率を損なうことなく、グラフェン同士を接合させてグラフェンシートが製作できれば、熱伝導に優れたグラフェン接合体が製造できる。なお、銅は４．００ＷＣ−１ｍ−１の熱伝導率をもち、銀に次いで熱伝導性に優れる金属である。ここで、上下に隣接する３枚のグラフェンが、互いに複合金属微粒子の金属結合で接合されている状態を考える。グラフェンＡと上下に隣接するグラフェンＢ、Ｃへの熱伝達は、伝導、対流、放射に基づく。このうちグラフェンＡからグラフェンＢ、Ｃへの伝導に基づく熱伝達は、グラフェンＡ、Ｂ、Ｃに担持された複合金属微粒子を介して熱が伝達される。つまり、銅の性質が優勢な複合金属微粒子を熱が伝達し、グラフェンＡからグラフェンＢ、Ｃに熱が伝達される。次に、グラフェンＡからグラフェンＢ、Ｃへの対流に基づく熱伝達は、複合金属微粒子の大きさで形成される２ｎｍ程度の距離からなる僅かな間隙における熱の対流によって熱が伝達される。従って、２ｎｍ程度の僅かな間隙における熱の対流は、グラフェンＡにおける熱の対流の殆ど全てがグラフェンＢ、Ｃに伝達される。さらに、グラフェンＡからグラフェンＢ、Ｃへの放射に基づく熱伝達は、前記した対流と同様にグラフェンＡの放射の殆ど全てがグラフェンＢ、Ｃに伝達される。このように、対流と放射に基づく熱伝達は、グラフェン同士の接合距離が、複合金属微粒子の大きさで決まる２ｎｍ程度の極めて短い距離であるため、グラフェンの熱の殆ど全てが隣接するグラフェンに伝達する。この結果、本実施形態で製造されるグラフェン接合体の熱伝達は、グラフェンの表面に担持された莫大な数からなる複合金属微粒子の性質が反映され、グラフェンの優れた熱伝導性を損なうことなく、熱伝導性に優れたグラフェン接合体になる。
なお、複合金属微粒子を伝導する熱は、複合金属微粒子の熱伝導率の大きさに基づいて伝達する。従って、複合金属微粒子の多くの体積を銅で構成すれば、複合金属微粒子の熱伝導率は銅の熱伝導率に近づき、熱伝導性に優れる複合金属微粒子になる。なお、鉄の熱伝導率は０．８４ＷＣ−１ｍ−１であり、銅の１／５に近い。
【０１１８】  グラフェン接合体を製造する第五実施形態
本発明に係るグラフェン接合体を製造する第５実施形態を説明する。この実施形態は、グラフェンの表面に、１ｎｍの大きさをもつ鉄微粒子を１０ｎｍの間隔で離散的に担持させてグラフェン接合体を製造し、さらに、グラフェン接合体の表面に担持された鉄微粒子の表層に酸化アルミニウムを析出させる実施形態である。
本実施形態のグラフェン接合体は、グラフェン接合体の表面に担持する複合微粒子の性質を電気絶縁性でかつ熱伝導性とし、グラフェン接合体の内部は鉄微粒子でグラフェン同士を接合させ、グラフェン接合体の熱伝導性と電気導電性を確保する。なお、酸化アルミニウムは、絶縁物の中では熱伝導率が２０℃で３０ＷＣ−１ｍ−１と高く、アルミニウムの１／８である。いっぽう、固有抵抗は１２Ωｃｍで、アルミニウムの４．４×１０６倍の固有抵抗を持つ絶縁材料である。なお、鉄は酸化アルミニウムの熱伝導率の２．７倍の熱伝導率を持つ。
最初に、有機鉄化合物の分散液中における鉄の重量割合が２重量％になるように、メタノールなどの有機溶剤に分散させる。次に、この有機鉄化合物の分散液６０ｇにグラフェンの集まり１０ｇを混合し攪拌する。これによって、グラフェンの集まりが有機鉄化合物の分散液に分散された懸濁液が作成できる。次に、この懸濁液を、同一形状の溝が多数個形成された容器の有する各溝に、一定量ずつを充填する。さらに、この容器を大気雰囲気の熱処理装置に入れる。最初に、有機溶剤を蒸発させて懸濁液を濃縮する。次に、懸濁液を前記有機鉄化合物の熱分解が完了する温度まで昇温し、有機鉄化合物を熱分解する。この結果、１ｎｍの大きさからなる鉄微粒子が１０ｎｍの間隔で離散して析出し、この鉄微粒子同士の金属結合を介してグラフェンが接合し、グラフェン接合体が製造される。
次に、有機アルミニウム化合物の分散液中におけるアルミニウムの重量割合が０．５重量％になるように、メタノールなどの有機溶剤に分散させる。この分散液６０ｇを、先行して製造したグラフェン接合体が存在する各溝に、一定量ずつを充填する。この後、容器を大気雰囲気の熱処理装置に入れる。最初に、有機溶剤を気化させて、前記グラフェン接合体の表面に有機アルミニウム化合物を吸着させる。次に、有機アルミニウム化合物を熱分解させて、グラフェン接合体の表面に担持された鉄微粒子の表層に酸化アルミニウムを析出させる。本実施形態では、鉄微粒子の２倍近い体積で酸化アルミニウムが析出する。こうして、グラフェン接合体の表面に担持された複合微粒子は、内部が鉄で表層が酸化アルミニウムからなる複合微粒子になる。なお、製造されたグラフェン接合体の形状は、懸濁液を充填した溝の形状を反映する。
本実施形態におけるグラフェン接合体の表面に担持された複合微粒子の性質は、表層を形成する酸化アルミニウムの性質、つまり、電気絶縁性で熱導電性の性質が優勢になる。いっぽう、グラフェン同士は鉄微粒子の金属結合で接合してグラフェン接合体を製造するため、グラフェン接合体の熱伝導性と電気導電性は鉄微粒子によって確保される。従って、本実施形態のグラフェン接合体は、表面においては熱伝導性で電気絶縁性であり、内部においては熱伝導性で電気導電性である。なお、グラフェン接合体の熱伝導性と電気導電性とをさらに増大させたい場合がある。このような場合は、前記したグラフェン接合体の製造の実施形態４で製造したグラフェン接合体を用い、このグラフェン接合体の表面に酸化アルミニウムを析出すればよい。この製造方法で製造したグラフェン接合体は、本実施形態のグラフェン接合体より熱伝導性と電気導電性とが優れる。
【０１１９】  グラフェン接合体を製造する第六実施形態
本発明に係るグラフェン接合体を製造する第６実施形態を説明する。この実施形態は、グラフェンの表面に、１ｎｍの大きさをもつ鉄微粒子を１０ｎｍの間隔で離散的に担持させてグラフェン接合体を製造し、さらに、グラフェン接合体の表面に担持された鉄微粒子の表層に、鉄微粒子の体積の１／５０程度の体積で白金ないしはパラジウムを析出させ、鉄と白金、ないしは鉄とパラジウムとからなる複合金属微粒子をグラフェン接合体の表面に担持したグラフェン接合体を製造する。
つまり、本実施形態では、鉄微粒子の表層に析出する白金ないしはパラジウムの量を微量にしたため、グラフェン接合体の表面に担持される複合金属微粒子の表層は、その大半が触媒作用を有する白金ないしはパラジウムで構成するが、表層の一部に鉄が残存する点で、前記した第１から第５までの実施形態とは異なる。なお、触媒作用をもたらす物質の体積に対する表面積の比率である比表面積が大きいほど、触媒作用の効率が上がる。比表面積が大きい複合金属微粒子の表層が、触媒作用をもつ白金ないしはパラジウムで形成されるため、白金ないしはパラジウムの触媒作用の効率が上がる。このような複合金属微粒子が、莫大な数としてグラフェン接合体の表面に担持される。
本実施形態は、前記した第５実施形態における酸化アルミニウムを白金ないしはパラジウムに変えた実施形態である。但し、グラフェン接合体の表面に担持された複合金属微粒子の表層は、その大半が触媒作用を有する白金ないしはパラジウムで構成するが、表層の一部に鉄を残存させる点が、前記した第５実施形態とは異なる。
最初に、有機鉄化合物の分散液中における鉄の重量割合が２重量％になるように、メタノールなどの有機溶剤に分散させる。次に、この有機鉄化合物の分散６０ｇにグラフェンの集まり１０ｇを混合し攪拌する。これによって、グラフェンの集まりが有機鉄化合物の分散液に分散された懸濁液が作成できる。次に、この懸濁液を、同一形状の溝が多数個形成された容器が有する各溝に、一定量ずつを充填する。さらに、この容器を大気雰囲気の熱処理装置に入れる。最初に、有機溶剤を蒸発させて懸濁液を濃縮する。次に、この容器を有機鉄化合物の熱分解が完了する温度まで昇温し、有機鉄化合物を熱分解する。この結果、１ｎｍの大きさからなる鉄微粒子が１０ｎｍの間隔で離散して析出し、この鉄微粒子同士の金属結合を介してグラフェンが接合し、グラフェン接合体が製造される。
次に、有機白金化合物ないしは有機パラジウム化合物の分散濃度を、白金ないしはパラジウムの重量割合が０．０４重量％になるように、メタノールなどの有機溶剤に分散させ、先行して製造されたグラフェン接合体が存在する容器の各溝に、一定量ずつを充填する。この後、容器を、アンモニアガスの雰囲気からなる熱処理装置に入れる。最初に、有機溶剤を気化させて前記グラフェン接合体の表面に、有機白金化合物ないしは有機パラジウム化合物を吸着させる。次に、２００℃に昇温し、有機白金化合物ないしは有機パラジウム化合物を還元し、グラフェン接合体の表面に担持された鉄微粒子の表層に、鉄微粒子の体積の１／５０に近い体積で白金ないしはパラジウムを析出させる。こうして、複合金属微粒子の表層は、その殆どが触媒作用を有する白金ないしはパラジウムで構成されるが、表層の一部に鉄が残存する。本実施形態では、白金ないしはパラジウムの析出量が少ないため、白金ないしはパラジウムの原料となる高価な有機金属化合物の使用量は少なくて済む。
本実施形態におけるグラフェン接合体の表面に担持される複合金属微粒子は、表層の殆どを占める白金ないしはパラジウムによる触媒作用と、表層の一部分を占める鉄がもたらす作用とを兼備することになる。白金ないしはパラジウムは一酸化炭素と接触すると、一酸化炭素を吸着し、白金ないしはパラジウムの表面が一酸化炭素の被膜で覆われ、白金ないしはパラジウムの触媒作用が阻害される、いわゆる触媒の失活状態になる。他方、鉄は常温においても一酸化炭素を吸着して金属カルボニルと呼ばれる遷移金属錯体、鉄の場合はペンタカルボニル鉄Ｆｅ（ＣＯ）５を形成する。こうして、複合金属微粒子の表層の一部に鉄の層を残すことで、白金触媒ないしはパラジウム触媒の被毒作用をもたらす一酸化炭素を鉄によって吸着させ、ペンタカルボニル鉄を生成させる。このような２つの性質を持つ複合金属微粒子が、グラフェン接合体の表面に莫大な数として担持される。なお、ペンタカルボニル鉄は、メタノールなどの有機溶剤に容易に溶けるため、グラフェン接合体がメタノールなどの有機溶剤に触れることで鉄が再生される。
【０１２０】  グラフェン接合体を製造する第七実施形態
本発明に係るグラフェン接合体を製造する第７実施形態を説明する。この実施形態は、前記した第６実施形態における白金を、白金とルテニウムとからなる合金で構成した実施形態である。つまり、グラフェンの表面に、１ｎｍの大きさをもつ鉄微粒子１０ｎｍの間隔で離散的に担持させてグラフェン接合体を製造する。さらに、グラフェン接合体の表面に担持された鉄微粒子の表層に、鉄微粒子の体積の１／１０に近い体積で白金とルテニウムとを同時に析出させ、白金とルテニウムとからなる合金層を鉄微粒子の表面の全体を覆うように薄く形成する。こうして、鉄と、白金とルテニウムとの合金とからなる複合金属微粒子を、グラフェン接合体の表面に担持する。
白金とルテニウムとの合金は白金と同様に触媒作用を持つが、白金のように一酸化炭素を吸着する性質はないので、複合金属微粒子の表面に鉄を残存させる必要はない。鉄微粒子の表面全体を、白金とルテニウムとの合金層が薄く覆う構造とすれば、白金とルテニウムとの合金層は大きな比表面積を持ち、触媒作用の効率が上がる。また、白金およびルテニウムの原料となる高価な有機金属化合物の使用量は少なくて済む。
最初に、有機鉄化合物の分散液中における鉄の重量割合が２重量％になるように、メタノールなどの有機溶剤に分散させる。次に、この有機鉄化合物の分散液６０ｇにグラフェンの集まり１０ｇを混合し攪拌する。これによって、グラフェンの集まりが有機鉄化合物の分散液に分散された懸濁液が作成できる。次に、この懸濁液を、同一形状の溝が多数個形成された容器が有する各溝に、一定量ずつを充填する。さらに、この容器を大気雰囲気の熱処理装置に入れる。最初に、有機溶剤を蒸発させて懸濁液を濃縮する。次に、有機鉄化合物の熱分解が完了する温度まで昇温し、有機鉄化合物を熱分解する。この結果、１ｎｍの大きさからなる鉄微粒子が１０ｎｍの間隔で離散して析出し、この鉄微粒子同士の金属結合を介してグラフェンが接合し、グラフェン接合体が製造される。
次に、有機白金化合物の分散液における白金の重量割合と、有機ルテニウム化合物の分散液におけるルテニウムの重量割合がそれぞれ０．１重量％になるように、メタノールなどの有機溶剤に分散させる。この分散液を、先行して製造されたグラフェン接合体が存在する容器の各溝に、一定量ずつを充填する。この後、容器を水素ガスの雰囲気からなる熱処理装置に入れる。最初に、有機溶剤を気化させて前記グラフェン接合体の表面に、有機白金化合物と有機ルテニウム化合物とを吸着させる。次に、２００℃に昇温し、有機白金化合物と有機ルテニウム化合物とを還元し、グラフェン接合体の表面に担持された鉄微粒子の表層に、白金とルテニウムとを同時に析出させる。これによって、白金とルテニウムとからなる合金の層が、鉄微粒子の表面に薄く形成される。
【０１２１】  グラフェン接合体を製造する第八実施形態
本発明に係るグラフェン接合体を製造する第８実施形態を説明する。この実施形態は、前記した第７実施形態における白金とルテニウムとからなる合金を、白金とコバルトないしはパラジウムとコバルトとからなる合金で構成した実施形態である。つまり、グラフェンの表面に、１ｎｍの大きさをもつ鉄微粒子を１０ｎｍの間隔で離散的に担持させてグラフェン接合体を製造する。さらに、グラフェン接合体の表面に担持された鉄微粒子の表層に、鉄微粒子の体積の１／１０に近い体積で白金とコバルト、ないしはパラジウムとコバルトとを同時に析出させ、白金とコバルトないしはパラジウムとコバルトからなる合金層を鉄微粒子の表面の全体を覆うように薄く形成する。
白金とコバルトとの合金、ないしはパラジウムとコバルトとの合金は、前記した第７実施形態の白金とルテニウムとの合金と同様に触媒作用を持つ。さらに、一酸化炭素を吸着する性質はないので、複合金属微粒子の表面に鉄を残存させる必要はない。鉄微粒子の表面全体を、白金とコバルトとの合金層、ないしはパラジウムとコバルトとの合金層が薄く覆う構造とすれば、白金とコバルトとの合金、ないしはパラジウムとコバルトとの合金層は大きな比表面積を持ち、触媒作用の効率が上がる。また、析出する金属の原料となる高価な金属化合物の使用量は少なくて済む。
最初に、有機鉄化合物の分散液中における鉄の重量割合が２重量％になるように、メタノールなどの有機溶剤に分散させる。次に、この有機鉄化合物の分散液６０ｇにグラフェンの集まり１０ｇを混合し攪拌する。これによって、グラフェンの集まりが有機鉄化合物の分散液に分散された懸濁液が作成できる。次に、この懸濁液を、同一形状の溝が多数個形成された容器が有する各溝に、一定量ずつを充填する。さらに、この容器を大気雰囲気の熱処理装置に入れる。最初に、有機溶剤を蒸発させて懸濁液を濃縮する。次に、有機鉄化合物の熱分解が完了する温度まで昇温し、有機鉄化合物を熱分解する。この結果、１ｎｍの大きさからなる鉄微粒子が１０ｎｍの間隔で離散して析出し、この鉄微粒子同士の金属結合を介してグラフェンが接合し、グラフェン接合体が製造される。
次に、有機白金化合物の分散液における白金の重量割合、ないしは有機パラジウム化合物におけるパラジウムの重量割合と、無機コバルト化合物の水和物の分散液におけるコバルトの重量割合がそれぞれ０．１重量％になるように、メタノールなどの有機溶剤に分散させる。この分散液の６０ｇに、還元剤であるヒドラジンＨ２Ｎ２Ｈ２の０．６ｇを混合して攪拌し、先行して製造されたグラフェン接合体が存在する各溝に、一定量ずつを充填する。この後、容器を、水素ガスの雰囲気からなる熱処理装置に入れる。最初に、有機溶剤を気化させて前記グラフェン接合体の表面に、有機白金化合物ないしは有機パラジウム化合物と無機コバルト化合物とを吸着させる。次に、２００℃に昇温し、ヒドラジンを気化させると共に有機白金化合物ないしは有機パラジウム化合物と無機コバルト化合物の水和物とを還元し、グラフェン接合体の表面に担持された鉄微粒子の表層に、白金ないしはパラジウムとコバルトとを同時に析出させる。これによって、白金とコバルトとからなる合金層、ないしはパラジウムとコバルトとからなる合金層が、鉄微粒子の表面に薄く形成される。
【０１２２】  グラフェン接合体を製造する第九実施形態
本発明に係るグラフェン接合体を製造する第９実施形態を説明する。この実施形態は、前記したグラフェン接合体の製造に係る第１実施形態から第４実施形態のいずれかの実施形態に基づいて製造したグラフェン接合体の集まりを、水素ガスを含む還元性雰囲気で還元焼成し、これによって、グラフェン接合体を接合して、より面積が広いないしはより厚みが厚い新たなグラフェン接合体を製造する実施形態である。
グラフェン接合体の集まりを、水素ガスを含む還元性雰囲気に放置して還元焼成するだけでは、全てのグラフェン接合体を互いに接合することは難しい。つまり、グラフェン接合体を接近させることで、グラフェン接合体の表面に担持された磁性を有する金属微粒子同士ないしは複合金属微粒子同士が磁気吸着する。磁気吸着した金属微粒子ないしは複合金属微粒子の表層を新生金属に還元すると、磁気吸着した金属微粒子同士ないしは複合金属微粒子同士が金属結合し、全てのグラフェン接合体が接合して新たなグラフェン接合体が製造できる。このため、グラフェン接合体を接合するには、グラフェン接合体が互いに接近した状態を作る必要がある。
本実施形態では、有機金属化合物の熱分解が完了する温度に比べ、沸点が低く、かつ発火点が高い有機物の水溶液に、グラフェン接合体の集まりを分散させる。例えば、有機銅化合物の熱分解が完了する温度が２９０℃で、有機鉄化合物の熱分解が完了する温度が３３０℃である事例では、沸点が１９７℃で発火点が３９８℃であるエチレングリコール、沸点が２４４℃で発火点が３５１℃であるジエチレングリコール、沸点が２５０℃で発火点が３６０℃であるポリエチレングリコールなどの多価アルコールを用いるのが望ましい。
このような多価アルコールの水溶液にグラフェン接合体の集まりを混合し、攪拌して懸濁液を作成する。次に、この懸濁液を容器に入れ、容器を１００℃に昇温して水を蒸発させ、グラフェン接合体が多価アルコールに分散された混合物を作成する。この後、水素ガスの体積割合が１０％以上で窒素ガスの体積割合が９０％以下の割合からなり、多価アルコールの沸点に昇温された還元性ガスが供給される還元焼成室に前記容器を配置し、マグネチックスターラーなどの攪拌装置を容器の背後に配置して混合物を攪拌する。なお、マグネチックスターラーは、磁力によって攪拌子を回転させて液体を攪拌する装置であるが、本実施形態では懸濁液が磁性を持つため、攪拌子を用いることなく懸濁液が攪拌できる。つまり、マグネチックスターラーは、懸濁液が入った容器の背後に配置し、マグネチックスターラーが発する回転磁場によって懸濁液を攪拌させる。多価アルコールの気化が進むと、グラフェン接合体同士は、金属微粒子ないしは複合金属微粒子が発する磁力によって磁気吸着する。また、グラフェン接合体が還元雰囲気にさらされると、金属微粒子同士ないしは複合金属微粒子同士の金属結合で、グラフェン接合体が接合する。そして、多価アルコールの気化が完了すると、容器には一枚のグラフェン接合体が残る。新たに製造されたグラフェン接合体の少なくとも表層は、還元雰囲気にさらされたため、グラフェン接合体が金属微粒子同士ないしは複合金属微粒子同士の金属結合によって接合される。また、新たに製造されたグラフェン接合体の内部は、金属微粒子同士ないしは複合金属微粒子同士の磁気吸着と金属結合とによって、グラフェン接合体が接合している。こうして、より広い面積ないしはより厚みが厚い一枚のグラフェン接合体が製造される。なお、新たに製造したグラフェン接合体に、機械的強度が必要になる場合は、前記した製法で製造したグラフェン接合体を、着磁機にかけて着磁させることで、グラフェン接合体同士の磁気吸着力が著しく増大し、グラフェン接合体の機械的強度は飛躍的に増す。
【０１２３】  金属微粒子ないしは複合金属微粒子の原料の実施形態
この実施形態は、グラフェンないしはグラフェン接合体の表面に担持する金属微粒子ないしは複合金属微粒子の生成に係る金属の原料に関する実施形態である。金属の原料は、金属微粒子ないしは複合金属微粒子を構成する金属元素に係る金属イオンが有機金属化合物を構成するのが望ましい。さらに、金属イオンと結合するイオンが金属イオンとの間で共有結合によって結合するカルボン酸金属化合物がさらに望ましい。さらに、飽和脂肪酸からなるカルボン酸と金属とからなるカルボン酸金属化合物がさらに望ましい。さらに、分岐鎖構造を持つ飽和脂肪酸からなるカルボン酸と金属とからなるカルボン酸金属化合物がさらに望ましい。
グラフェンないしはグラフェン接合体の表面に担持する金属微粒子ないしは複合金属微粒子に係る金属の原料は、次の５つの性質を持つ必要がある。第一に、液相化され、かつ液相中に金属イオンが溶出しない性質を持つ。つまり、金属の原料は液体に溶解せず分散する性質を持つ。これによって、金属イオンの全てが、金属微粒子の生成に参加する。第二に、合成が容易で安価な費用で製造できる性質を持つ。これによって、原料が安価に製造できる。第三に、熱分解を完了すると金属が析出する性質を持つ。これによって、金属微粒子が生成される。第四に、熱分解が完了する温度が相対的に低い性質を持つ。これによって、熱処理費用が安価で済む。第五に、アルコールなどの有機溶剤に分散する分散濃度が相対的に高い性質を持つ。これによって、金属微粒子の析出度合いの自由度が増す。
第一の性質を有する金属の原料の実施形態について説明する。１５段落で説明したように、本発明の出発点は、鱗片状黒鉛粒子の集まりないしは塊状黒鉛粒子の集まりから、莫大な数のグラフェンを製造することにある。しかしながら、天然黒鉛粒子から製造したグラフェンの大きさは、１１３段落で説明したように、極めて微細な物質であるが、厚みが極めて薄いがゆえに、厚みに対する面積の比率であるアスペクト比は極めて大きく、かつ、アスペクト比の偏差も極めて大きい扁平な微細物質の集まりである。このような性質を持つグラフェンの集まりについて、グラフェンを接合してグラフェン接合体を製造するには、グラフェン固有の特徴を活かす方法によってのみ可能になる。すなわち、最小グラフェンの面積より充分に小さいナノオーダーの大きさの金属微粒子を、グラフェンの表面に離散して担持させ、この金属微粒子同士を金属結合させることによってのみ、グラフェンの接合が可能になる。
しかしながら、ナノオーダーの大きさの金属微粒子を全てのグラフェンの表面に物理的に結合させることは、グラフェンが微細な物質であり、金属微粒子はさらに微細な物質であるがゆえに困難である。従って、金属の原料となる金属化合物をグラフェンに吸着させ、この金属化合物の熱分解という化学反応によって不純物を含まない金属を析出させ、これによって、全てのグラフェンの表面に金属微粒子を離散的に担持させる方法のみが、グラフェンの表面に金属微粒子を結合させる方法になる。
つまり、４０段落ないしは５１段落で説明したように、グラフェンの表面に金属微粒子を担持させる方法は、第一に金属の原料となる物質を液相化し、第二にこの液相化された物質とグラフェンとによって懸濁液を作成し、第三にこの懸濁液における液体を蒸発させて金属の原料をグラフェンの表面に吸着させ、第四にグラフェンの表面に吸着した金属の原料を熱分解させ、第五に全てのグラフェンの表面に金属微粒子を担持する方法である。すなわち、第一に、金属の原料である金属化合物が液相化されることで、液相中に金属化合物が均一に分散された状態となる。第二に、この分散液にグラフェンの集まりを混合して懸濁液とすることで、全てのグラフェンの表面にこの分散液が接触する。第三に、この分散液の液体を気化させると、金属化合物が全てのグラフェンの表面に均一に吸着する。第四に、この金属化合物を熱分解させると金属が析出する。第五に、析出した金属は、全てのグラフェンの表面に離散的に金属微粒子として担持する。
以上に説明したように、金属の原料となる金属化合物は、第一に、液相化できなければならない。なお、グラフェンの量に対し、液相化された金属化合物における金属の量を定めることで、グラフェンの表面に担持する金属微粒子の大きさと数とが決まる。ここで、液相化できる金属化合物の実施形態を説明する。ここでは、金属を銅とし、銅の原料となる銅化合物についてその実施形態を説明する。銅化合物の中で、塩化銅、硫酸銅、硝酸銅などの無機銅化合物は、液相化された無機銅化合物に銅イオンが溶出するため、殆どの銅イオンが銅微粒子の生成に参加できなくなる。さらに、銅化合物はアルコールなどの汎用的な溶剤に分散できれば、銅化合物の分散液が簡単に作成でき、この結果、銅化合物の分散液中にグラフェンの集まりが分散された懸濁液が作成出来る。酸化銅、水酸化銅、炭酸銅などの無機銅化合物は、アルコール類に分散しない。このため、無機銅化合物は銅微粒子を生成する原料にはならず、有機銅化合物が銅微粒子を生成する原料になる。
次に、第二および第四の性質を有する有機金属化合物の実施形態を説明する。ここでは、銅の原料となる有機銅化合物を実施形態として説明する。有機銅化合物の中で、合成が容易で、相対的に低い温度で熱分解が完了する有機銅化合物は、有機銅化合物の製造と熱分解処理とが安価で行えるために望ましい。カルボン酸銅は、合成が容易で、熱分解温度が相対的に低い有機銅化合物である。つまり、カルボン酸を水酸化ナトリウムなどの強アルカリ溶液中で反応させることで、カルボン酸アルカリ金属が容易に生成できる。このカルボン酸アルカリ金属を、硫酸銅などの無機銅化合物と反応させることでカルボン酸銅が容易に生成できる。また多くのカルボン酸銅は、熱分解温度が５００℃以下であり、他の有機銅化合物に比べ熱分解完了温度が低い。このように、金属微粒子を生成する原材料は、有機金属化合物の中でカルボン酸金属化合物が更に望ましい。
第三の性質を有するカルボン酸金属化合物の実施形態を、カルボン酸銅を具体的な実施形態として説明する。カルボン酸銅の組成式は、ＲＣＯＯ−Ｃｕ−ＣＯＯＲで表わさせられる。Ｒは炭化水素でありＣｍＨｎである（ここでｍとｎとは整数）。つまり、カルボン酸ＲＣＯＯＨが水酸化ナトリウムＮａＯＨと反応してカルボン酸ナトリウムＲＣＯＯＮａが生成され、このカルボン酸ナトリウムの２モルが硫酸銅ＣｕＳＯ４の１モルと反応してカルボン酸銅ＲＣＯＯ−Ｃｕ−ＣＯＯＲが生成される。このように、カルボン酸銅は合成が容易な有機銅化合物である。組成式ＲＣＯＯ−Ｃｕ−ＣＯＯＲで示されるカルボン酸銅を構成する物質の中で、最も大きい物質は、組成式の中央に存在する銅イオンＣｕ２＋である。また、銅イオンとカルボキシル基を構成する酸素イオンＯ−とが共有結合する場合は、銅イオンと酸素イオンとの距離が最大になる。この理由は、銅イオンＣｕ２＋の共有結合半径は１１２ｐｍであり、酸素イオンＯ−の共有結合半径は６３ｐｍであり、炭素原子の共有結合半径は７５ｐｍであり、酸素原子の共有結合半径は５７ｐｍであることによる。このため、銅イオンとカルボキシル基を構成する酸素イオンとが共有結合するカルボン酸銅の熱分解反応では、結合距離が最も長い銅イオンと酸素イオンとの結合部が最初に切れる。この後、銅イオンと結合した有機物質の熱分解が進行し、全ての有機物質が気化した後に、銅分子が銅となって銅が析出する。このように、カルボン酸銅の熱分解反応が完了した時点で生成される物質は、銅イオンＣｕ２＋がカルボキシル基の酸素イオンＯ−とどのような形態で結合しているかに依存する。つまり、カルボン酸銅を熱処理する際に、銅イオンＣｕ２＋と酸素イオンＯ−との結合部位が最初に切れれば、カルボン酸銅の熱分解が完了すると銅が析出する。このような銅イオンと結合する酸素イオンが銅イオンと共有結合するカルボン酸銅として、オレイン酸銅、オクチル酸銅、ラウリン酸銅、ナフテン酸銅などが挙げられる。このように、金属微粒子を生成する原材料は、金属イオンがカルボキシル基の酸素イオンと共有結合するカルボン酸金属化合物が更に望ましい。
いっぽう、カルボン酸銅の中で、銅イオンと結合する酸素イオンが配位子を形成する銅錯体ないしは銅錯塩では、銅イオンと結合する酸素イオンが配位子を形成するため、酸素イオンが銅イオンに近づき配位結合する。このため、銅錯体ないしは銅錯塩を形成するカルボン酸銅の熱分解反応では、最初に切れる部位は銅イオンと酸素イオンとが結合する部位ではなく、酸素イオンがカルボキシル基を形成する炭素原子と結合する部位になる。これによって、銅イオンと酸素イオンとの結合部位は熱分解が完了しても残存し、酸化銅が残る。このような銅錯体ないしは銅錯塩を形成するカルボン酸銅として、酢酸銅、カプリル酸銅、安息香酸銅などが挙げられる。従って、金属錯体ないしは金属錯塩を形成するカルボン酸金属化合物は、金属微粒子の原料にはならない。
第五の性質を有するカルボン酸金属化合物の実施形態について、カルボン酸銅を具体例としてその実施形態を説明する。銅イオンと結合する酸素イオンが銅イオンと共有結合するカルボン酸銅について、次の３つの分子構造を兼備するカルボン酸銅が、アルコールなどの有機溶剤に分散する濃度が高く、また、熱分解が完了する温度も低い。
第一に、炭素原子間に二重結合や三重結合が無く、またベンゼン環を有せず、飽和脂肪酸から構成されたカルボン酸銅であること。つまり、不飽和脂肪酸は、飽和脂肪酸に比べて炭素原子の数が多くなるため、不飽和カルボン酸と銅からなるカルボン酸銅の大気雰囲気での熱分解では、炭素原子の数が多いことによって酸素ガスが不足し、酸化第二銅ＣｕＯと酸化第一銅Ｃｕ２Ｏとの双方が生成される。Ｃｕ２ＯをＣｕに還元するには、酸素ガスが大気に比べてリッチな雰囲気でなければならず、Ｃｕ２Ｏの還元処理費用がＣｕＯよりかさむ。また、不飽和脂肪酸と銅からなるカルボン酸銅は、アルコールなどの有機溶剤に分散する濃度が著しく低い。このため、炭素原子間に２重結合を持つオレイン酸銅などの不飽和脂肪酸からなるカルボン酸銅と、ベンゼン環を持つナフテン酸銅などの不飽和脂肪酸からなるカルボン酸銅は、銅微粒子の原料としては望ましくない。
第二に、長鎖構造の炭化水素を含まない飽和脂肪酸から形成されたカルボン酸銅であること。つまり、飽和脂肪酸から形成されたカルボン酸銅であっても、脂肪酸を構成する炭化水素が長鎖構造である場合は、アルコールなどの有機溶剤に分散する濃度が低く、また、熱分解温度も相対的に高い。このような長鎖飽和脂肪酸からなるカルボン酸銅として、ラウリン酸銅が挙げられる。ラウリン酸銅が熱分解を完了する温３７０℃である。
第三に、極性を有する脂肪酸、つまり、分岐鎖構造を有する飽和脂肪酸と銅からなるカルボン酸銅であること。分岐鎖構造を有する飽和脂肪酸は、分岐鎖の分子構造によって極性を持つ。このため、分岐鎖構造を有する飽和脂肪酸と銅からなるカルボン酸銅は極性を持ち、アルコールなどの極性溶媒に分散する濃度が相対的に高くなる。また、分岐鎖構造の飽和脂肪酸は、長鎖構造の飽和脂肪酸より熱分解温度が低い。このようなカルボン酸銅として、たとえばオクチル酸銅がある。オクチル酸銅は、大気中での熱分解が完了する温度は２９０℃と低い。また、メタノールに対して１０重量％まで分散する。
以上に説明したように、金属イオンと結合するイオンが金属イオンと共有結合するカルボン酸金属化合物の中で、分岐鎖構造を有する飽和脂肪酸と金属とからなるカルボン酸金属化合物が、金属微粒子を生成する有機金属化合物として最も望ましい。
なお、複合金属微粒子を形成する場合はこの限りではない。つまり、複合金属微粒子を構成する金属の中で相対的に析出量が少ない金属の原料は、そもそも溶媒に対し低い分散濃度で使用するため、分岐鎖構造を有する飽和脂肪酸からなるカルボン酸金属化合物を用いなくて済む。また、例えば２種類の金属からなる複合金属粒子を形成する場合は、２種類のカルボン酸金属化合物の熱分解が完了する温度に、温度差が必要になる。この場合、２番目に金属が析出するカルボン酸金属化合物の熱分解温度は、必ずしも熱分解温度が低くなくてもよく、最初に金属が析出するカルボン酸金属化合物の熱分解温度との間で温度差が必要になる。このように、複合金属微粒子を形成する場合は、長鎖飽和脂肪酸と金属からなるカルボン酸金属化合物は、金属微粒子の原料として用いることができる。
【本発明を実施する実施例】
【０１２４】  グラフェン製造の実施例
本発明に係わるグラフェンを製造する実施例を説明する。グラフェンの製造に係る特徴点は、鱗片状黒鉛粒子の集まりないし塊状黒鉛粒子の集まりに対し負荷を印加し、印加する負荷は電気的負荷が望ましく、電気的負荷としては電界がさらに望ましく、電界を印加することで、黒鉛粒子を構成する黒鉛結晶の全ての層間結合を同時に破壊し、これによって莫大な数のグラフェンを製造することである。このグラフェン製造の特徴点は、図７に示すグラフェン製造工程に反映され、この製造工程に則ってグラフェンを製造する。
最初に、鱗片状黒鉛ないし塊状黒鉛からなる天然黒鉛粒子（いずれも日本黒鉛株式会社のＣＢ黒鉛）、電極板、絶縁板、メッシュフィルターを用意する（Ｓ１０工程）。電極板は、一辺が１．２ｍからなる正方形の銅板を２枚用意する。さらに、長さが１．２ｍと１ｍとの２種類からなり、幅が１０ｃｍで、厚みが５０μｍ、１００μｍ、２００μｍ、３００μｍ、４００μｍの５種類からなる合計で１０種類の電気絶縁性の板を２枚ずつ用意する。材質は、マイカやガラスなどの高電圧下でも絶縁性が確保されれば材質にはこだわらない。絶縁性が確保できれば合成樹脂でもよい。さらにメッシュフィルターは、１００μｍの大きさのメッシュからなり、厚みが２００μｍで、大きさが１．２ｍ×１．２ｍで、メッシュが１ｍ×１ｍの範囲に形成されるメッシュフィルターを用意する。なお、メッシュの粗さは、黒鉛粒子の累積粒度分布が９０％となるｄ９０の粒子の大きさを目安としてメッシュの粗さを決める。
次に、電極板の上に前記のメッシュフィルターを載せる（Ｓ１１工程）。さらに、このメッシュフィルターの上から黒鉛粒子を、満遍なくメッシュが形成されている領域にまく（Ｓ１２工程）。単位時間当たり一定の量の黒鉛粒子が排出するノズルを用意し、このノズルが移動する範囲をメッシュフィルターが配置された位置に制御して、前記メッシュフィルターの上から満遍なく黒鉛粒子をまいてもよい。この後、メッシュフィルターを電極板の上から取り除く（Ｓ１３工程）。こうして、電極板上の１ｍ×１ｍの領域に見かけ状満遍なく黒鉛粒子が引きつめられた状態ができる。
次に電極板の４隅に、厚みが最も厚い４００ミクロンの厚みからなる４枚の絶縁板を載せる（Ｓ１４工程）。この後、もう一方の電極板を４枚の絶縁板の上にのせる（Ｓ１５工程）。この電極板の自重によって黒鉛粒子はすべり、より平坦に引きつめた状態ができる。この後、上からのせた電極板を取り除き、さらに、４００μｍの厚みからなる絶縁体を３００μｍの厚みからなる絶縁体に置き換える（Ｓ１６工程）。この後、電極板を再度のせる。こうしたＳ１５工程とＳ１６工程とを繰り返し、最後に、１００μｍの厚みからなる絶縁体に置き換え、この後、電極板を再々度のせる。こうして、電極板の上には、黒鉛粒子が１層に配列される状態に近い状態が出来上がる。黒鉛粒子が２５μｍの粒径からなる球状粒子とした場合、電極板の１ｍ×１ｍの領域に黒鉛粒子が満遍なく１層に配列された場合は、１．６×１０９個の黒鉛粒子が電極板の上に引きつめられる。
次に、１００μｍの厚みからなる絶縁体を、厚みが最も薄い５０μｍの厚みからなる絶縁体に置き換える（Ｓ１７工程）。この後、電極板を再度のせる（Ｓ１８工程）。さらに、電極間に６ｋＶの直流電圧を印加する（Ｓ１９工程）。これによって、２枚の電極板が作る５０μｍの間隙に存在する全ての黒鉛粒子は、全ての層間結合が同時に破壊され、莫大な数のグラフェンが重なった状態になる。最後に、電極板の上からグラフェンを回収する（Ｓ２０工程）。
ここで、１０８段落で説明したように、黒鉛粒子は粒径が２５μｍからなる球状粒子で構成されるとし、さらに、ひとつの黒鉛粒子が持つグラフェンの数を前記の２９７，２６５個とした場合は、４．７６×１０１４個のグラフェンが得られる。この際に使用した黒鉛粒子の重量は、わずかに２９．４ｇである。
以上に説明したように、グラフェンを製造する本実施例は、２枚の平行平板電極間にわずか２９．４ｇの天然黒鉛粒子を平坦に引きつめ、電極間に直流電圧を印加させるという簡単な手段で、５００兆個に近い莫大な数のグラフェンを瞬時に製造することができる。
【０１２５】  グラフェン接合体の製造工程
本発明に係るグラフェン接合体を製造する特徴点は、前記した天然黒鉛粒子より製造したグラフェンの表面に、磁性を有する金属微粒子ないしは複合金属微粒子を担持させ、金属微粒子同士ないしは複合金属微粒子同士を金属結合させてグラフェンを接合してグラフェン接合体を製造する点にある。グラフェンの表面に担持する金属微粒子ないしは複合金属微粒子を構成する材質の自由度が高いため、グラフェン接合体に様々な性質をもたらすことができ、グラフェン接合体は多くの実施例で製造される。このため、最初に、グラフェン接合体を製造する実施例に共通する製造工程を説明する。
図８にグラフェン接合体の製造工程を示す。最初に、金属の原料となる有機金属化合物をアルコールに分散する（Ｓ２１工程）。次に、このアルコール分散液にグラフェンの集まりを混合する（Ｓ２２工程）。さらに、アルコール分散液を攪拌し、アルコール分散液にグラフェンの集まりが分散した懸濁液を作成する（Ｓ２３工程）。次に、この懸濁液を、多数個の溝を有する容器の各溝に充填する（Ｓ２４工程）。さらに、容器を熱処理炉に入れる（Ｓ２５工程）。熱処理炉の低温焼成室において、アルコールを蒸発させて懸濁液を濃縮し、蒸発したアルコールを回収する（Ｓ２６工程）。さらに、熱処理炉の高温焼成室において、有機金属化合物を熱分解させる（Ｓ２７工程）。最後に、容器の溝からグラフェン接合体を取り出す（Ｓ２８工程）。
グラフェン並びにグラフェン接合体の特長を活かすことによって、グラフェン並びにグラフェン接合体用いた様々な工業製品の製造ができる。このような工業製品の製造に当たっては、工業製品に応じたグラフェン接合体の形状を予め決める必要がある。前記したグラフェン接合体を製造する製造工程のＳ２４工程において、懸濁液が充填される溝の形状を反映した形状を有するグラフェン接合体が製造される。ここで、代表的な溝の形状の実施例を説明する。なお、容器の材質は非磁性の金属、ガラス、セラミックス、耐熱性プラスチックなどが挙げられる。また、下記に示す容器に設けられた溝の形状は単なる事例であって、これらの溝の形状に限定されるものではない。必要となるグラフェン接合体の形状を溝の形状に反映してグラフェン接合体を製造する。
なお、下記に示す懸濁液を充填する溝の形状は、ミリメートルの大きさからなる比較的小さい溝である。この理由は、グラフェン接合体単品で工業製品の製造に用いる事例が少ないことによる。このような少ない事例として、グラフェン接合体を直接、工業製品に圧着する事例がある。いっぽう、工業製品の製造にグラフェン接合体を用いる多くの事例は、グラフェン接合体を原料として用いて工業製品を製造する事例が多い。このような事例として、グラフェン接合体のみからなる容器や成形物や被膜を製造する、あるいは、グラフェン接合体と他の材料とからなる複合材料で容器や成形物を製造する事例などがある。このような事例では、比較的小さいグラフェン接合体の集まりを原料として用い、莫大な数からなるグラフェン接合体を接合して、容器や成形物や被膜あるいは複合材料を製造する。
図９に示す容器には、幅（ｄ）が３ｍｍ、長さ（ａ）が３ｍｍ、深さが１ｍｍからなる正方形の溝が多数形成されている。前記したＳ２４工程において、この微細な溝の各々に、ディスペンサー装置のニードル・ノズルを用いて懸濁液の一定量ずつを充填し、その後、スピンテスタに容器を固定してスピンテスタを回転させ、容器の各溝に懸濁液を充填する。図９に示した容器を用いて製造されるグラフェン接合体は、一辺が３ｍｍの正方形からなり、厚みは１ｍｍより薄い。
図１０に示す容器には、幅が１ｍｍ、長さが１０ｍｍ、深さが１ｍｍからなる細長い長方形の微細な溝が多数形成されている。前記したＳ２４工程において、この微細な溝の各々に懸濁液の一定量ずつを充填する。図１０に示した容器を用いて製造されるグラフェン接合体は、幅が１ｍｍ、長さが１０ｍｍからなる細長い長方形で、厚みは１ｍｍより薄い。
図１１に示す容器には、幅が２ｍｍ、長さが５ｍｍの十字形状で、深さが１ｍｍからなる微細な溝が多数形成されている。前記したＳ２４工程において、この微細な溝の各々に懸濁液の一定量ずつを充填する。図１１に示した容器を用いて製造されたグラフェン接合体は、幅が２ｍｍ、長さが５ｍｍの十字形状で、厚みは１ｍｍより薄い。
図１２に示す容器には、直径が３ｍｍの円で、深さが１ｍｍからなる微細な溝が多数形成されている。前記したＳ２４工程において、この微細な溝の各々に懸濁液の一定量ずつを充填する。図１２に示した容器を用いて製造されたグラフェン接合体は、直径が３ｍｍの円で、厚みは１ｍｍより薄い。
前記した溝の形状は一つの事例である。グラフェン接合体を用いる工業製品の形状に応じてグラフェン接合体の形状を決め、これに応じて、懸濁液を充填する溝の形状を決める。なお、金属微粒子の原料となる有機金属化合物は、析出する金属の量が重量割合で例えば２重量％となるように有機金属化合物をアルコールで希釈する。このため分散液の粘度は極めて低い。また、有機金属化合物の分散液に混合する極微細で極軽量のグラフェンの量は、例えば、有機金属化合物の希釈液に対して重量割合で１／６と低い。このため、懸濁液の粘度も低い。従って、前記した微細な形状の溝であっても、粘度の低い懸濁液はディスペンサー装置のニードル・ノズルを用いて容易に充填できる。
【０１２６】  グラフェン接合体の製造の第一実施例
本実施例は、グラフェンの表面に担持する磁性を有する金属微粒子を、鉄微粒子とする。なお、鉄微粒子は磁性を持つ金属微粒子の一例であって、鉄微粒子に限定されることはなく、ニッケルやコバルトのように磁性を持つ金属元素からなる金属微粒子であればよい。
最初に、鉄微粒子の原料となる有機鉄化合物としてオクチル酸鉄を製造する。オクチル酸鉄は市販されていないので、図１３に図示した製造工程に基づいてオクチル酸鉄を新たに合成した。原料となるオクチル酸（協和発酵ケミカル株式社の製品）と水酸化ナトリウム（試薬１級品）を蒸留水に溶かした水酸化ナトリウムの水溶液を用意する（Ｓ３０工程）。水酸化ナトリウムとオクチル酸とがモル比で１対１の割合で混合し、この混合物を９０℃で反応させ、この後、１０℃まで温度を下げてオクチル酸ナトリウムの結晶を生成する（Ｓ３１工程）。生成したオクチル酸ナトリウムの結晶を、水洗した後に乾燥してオクチル酸ナトリウムを得る（Ｓ３２工程）。生成したオクチル酸ナトリウムが２モルに対し、硫酸鉄（ＩＩ）（試薬１級品）が１モルの割合で混合し、この混合物を９０℃の蒸留水に混合して反応させ、１０℃まで温度を下げてオクチル酸鉄の結晶を生成する（Ｓ３３工程）。この後、多量の水でオクチル酸鉄の結晶を水洗した後に乾燥し、オクチル酸鉄を製造した（Ｓ３４工程）。
オクチル酸鉄は、鉄イオンがカルボキシル基の酸素イオンと共有結合するため、オクチル酸鉄の熱分解が完了すると鉄が析出する。また、熱分解が完了する温度、つまり、オクチル酸鉄から鉄が析出する温度は２６０℃であり、カルボン酸金属化合物の中で熱分解温度は低い。さらに、オクチル酸鉄は極性を持つため、代表的な極性有機溶媒であるメタノールに対し重量割合で１０重量％近くまで分散する。
次に、図８に図示したグラフェン接合体を製造する製造工程に基づいて、グラフェン接合体の第一実施例を製造する。オクチル酸鉄のメタノール分散液における鉄の重量割合が２重量％になるように、オクチル酸鉄をメタノールに分散する（Ｓ２１工程に相当する）。次に、天然黒鉛粒子から製造したグラフェン１０ｇを、オクチル酸鉄のメタノール分散液６０ｇに混合する（Ｓ２２工程に相当する）。さらに、グラフェンが混合されたオクチル酸鉄のメタノール分散液を、マグネチックスターラーを用いて攪拌し、グラフェンがオクチル酸鉄のメタノール分散液に分散された懸濁液を作る（Ｓ２３工程に相当する）。次に、図９に示した容器をグラフェンの懸濁液を充填する容器として用い、ディスペンサー装置のニードル・ノズルを使って各溝に懸濁液を一定量ずつ充填する（Ｓ２４工程に相当する）。さらに、容器を大気雰囲気からなる熱処理炉に投入する（Ｓ２５工程に相当する）。熱処理炉は、図１４に示すように、メタノールを蒸発させる７０℃の低温焼成室（Ａ）と、オクチル酸鉄を熱分解させる２６０℃の高温焼成室（Ｂ）とからなる。また、低温焼成室（Ａ）には、メタノールの蒸気を回収する装置（Ｃ）が付随している。回収装置（Ｃ）は、圧縮機Ｃ１、コンデンサＣ２、コンデンサＣ２に繋がった冷凍機Ｃ３、サーモスタットＣ４とメタノールを回収する回収タンクＣ５から構成される。７０℃の低温焼成室（Ａ）に２分間入った容器は、メタノールが蒸発し、蒸発したメタノールは回収装置（Ｃ）で回収される（Ｓ２６工程に相当する）。その後、容器は高温焼成室（Ｂ）に１分間入り、オクチル酸鉄が熱分解され、鉄微粒子がグラフェンの表面に析出し、この鉄微粒子同士の金属結合を介してグラフェンが接合され、グラフェン接合体が製造される（Ｓ２７工程に相当する）。製造されたグラフェン接合体の大きさは、３ｍｍ四方の正方形で厚みは１ｍｍより薄い。この実施例では、オクチル酸鉄のメタノール分散液における鉄の濃度を２重量％とし、オクチル酸鉄のメタノール分散液に対するグラフェンの混合割合を重量比率で１／６にしたため、図１５に示すように、直径（ｄ）が１ｎｍの大きさを持つ鉄微粒子（Ｆ）がグラフェンの表面に間隔（ａ）が１０ｎｍで離散した状態で担持する。最後に、容器を焼成炉から取り出し、溝の中にあるグラフェン接合体を取り出す（Ｓ２８工程に相当する）。
以上に説明したようにグラフェン接合体を製造する第一実施例は、グラフェンの表面に鉄微粒子を担持させ、鉄微粒子が発する磁力によって鉄微粒子同士が磁気吸着し、これによってグラフェンが近接する。さらに、磁気吸着した鉄微粒子の表面に鉄が継続して析出し、析出した鉄によって鉄微粒子同士が金属結合する。これによってグラフェンが接合され、グラフェン接合体が製造される。
【０１２７】  グラフェン接合体の製造の第二実施例
グラフェン接合体を製造するに当たっては、予め決めておかねばならない事項として、グラフェン接合体の形状の他に、グラフェンないしはグラフェン接合体の表面に担持される金属微粒子あるいは複合金属微粒子の材質が挙げられる。例えば、グラフェン接合体を工業製品の表面に圧着させ、圧着した工業製品の表面に、撥水性や潤滑性といった性質を新たに付与する場合は、グラフェン接合体の表面に担持された金属微粒子あるいは複合金属微粒子は、展性に優れることが必要になる。あるいは、グラフェン接合体の表面を電気絶縁性にする場合は、グラフェン接合体の表面に担持された複合微粒子の表層が電気絶縁性であることが必要になる。さらに、圧着したグラフェン接合体によって工業製品の熱伝導性を高めるには、熱伝導性に優れた複合金属微粒子によってグラフェンを接合し、グラフェン接合体の表面に担持された複合金属微粒子は展性を持つ必要がある。合成が容易な有機金属化合物の熱分解によって金属を析出するため、金属微粒子ないしは複合金属微粒子を構成する材質の自由度が高く、かつ、グラフェン接合体の使用目的に応じた金属微粒子ないしは複合金属微粒子が生成でき、使用目的に応じたグラフェン接合体が製造できる。
グラフェン接合体を製造する第二実施例は、グラフェンの表面に担持した鉄微粒子同士の金属結合によってグラフェンを接合してグラフェン接合体を製造し、グラフェン接合体の表面に担持された鉄微粒子の表層に、鉄微粒子より多くの量の銅を析出させ、銅の性質が優勢になる鉄と銅とからなる複合金属微粒子をグラフェン接合体の表面に形成させる。
最初に、銅微粒子の原料となる有機銅化合物としてオクチル酸銅を製造する。オクチル酸銅もオクチル酸鉄と同様に市販されていないので、図１３に図示したオクチル酸鉄の製造方法に準じて、オクチル酸銅を新たに合成した。但し、オクチル酸ナトリウムと反応させる薬品は硫酸銅になる。原料となるオクチル酸（協和発酵ケミカル株式社の製品）と水酸化ナトリウム（試薬１級品）を蒸留水に溶かした水酸化ナトリウムの水溶液を用意する（Ｓ３０工程）。水酸化ナトリウムとオクチル酸とをモル比で１対１の割合になるように混合し、この混合物を９０℃で反応させ、その後１０℃まで温度を下げてオクチル酸ナトリウムの結晶を生成する（Ｓ３１工程）。生成したオクチル酸ナトリウムの結晶を、水で洗浄した後に乾燥してオクチル酸ナトリウムを得る（Ｓ３２工程）。生成したオクチル酸ナトリウム２モルに対し、硫酸銅（ＩＩ）（試薬１級品）１モルの割合で混合し、この混合物を９０℃の蒸留水に混合して反応させ、その後１０℃まで温度を下げてオクチル酸銅の結晶を生成する（Ｓ３３工程）。この後、多量の水でオクチル酸銅の結晶を水洗した後に乾燥し、オクチル酸銅を製造した（Ｓ３４工程）。
オクチル酸銅は、オクチル酸鉄と同様に、銅イオンがカルボキシル基の酸素イオンと共有結合するため、オクチル酸銅の熱分解が完了すると銅が析出する。また、熱分解が完了する温度、つまり、オクチル酸銅から銅が析出する温度は２９０℃であり、オクチル酸鉄より熱分解の完了温度が３０℃ほど高い。さらに、オクチル酸鉄と同様に極性を持つため、代表的な極性有機溶媒であるメタノールに対し重量割合で１０重量％近くまで分散する。
図１６に図示する製造工程に則って、グラフェン接合体を製造する第二実施例を説明する。オクチル酸鉄のメタノール分散液における鉄の重量割合が２重量％を占めるように、オクチル酸鉄をメタノールに分散する。また、オクチル酸銅のメタノール分散液における銅の重量割合が０．２重量％を占めるようにオクチル酸銅をメタノールに分散する。両者を重量比率が１対１で混合し、オクチル酸鉄とオクチル酸銅とのメタノール分散液を作る（Ｓ４０工程）。次に、天然黒鉛粒子から製造したグラフェンの１０ｇを、オクチル酸鉄とオクチル酸銅とが混合されたメタノール分散液６０ｇに混合する（Ｓ４１工程）。さらに、グラフェンが混合されたメタノール分散液を、マグネチックスターラーを用いて攪拌し、グラフェンが分散された懸濁液を作る（Ｓ４２工程）。次に、図１０に示した容器をグラフェンの懸濁液を充填する容器として用い、ディスペンサー装置のニードル・ノズルを使って各溝に懸濁液を一定量ずつ充填する（Ｓ４３工程）。さらに、容器を図１４に示した大気雰囲気からなる熱処理炉に投入する（Ｓ４４工程）。７０℃の低温焼成室（Ａ）に容器を２分間入れ、溶媒のメタノールを蒸発させ、メタノールは回収装置（Ｃ）で回収する（Ｓ４５工程）。その後、容器を２６０℃の高温焼成室（Ｂ）の低温部（Ｂ１）に１分間入れ、オクチル酸鉄を熱分解して、グラフェンの表面に鉄微粒子を析出させる（Ｓ４６工程）。こうして、鉄微粒子同士の金属結合を介してグラフェンが接合され、グラフェン接合体が製造される。さらに、容器を２９０℃の高温焼成室（Ｂ）の高温部（Ｂ２）に１分間入れ、オクチル酸銅が熱分解して、グラフェン接合体の表面に担持された鉄微粒子の表層に銅が析出する（Ｓ４７工程）。こうして製造された一枚のグラフェン接合体の大きさは、幅が１ｍｍで長さが１０ｍｍの長方形で厚みは１ｍｍより薄い。この実施例では、オクチル酸銅の熱分解で生成される銅が、グラフェン接合体の表面に担持された鉄微粒子の表層に析出するため、図１７に示すように直径が１ｎｍの大きさからなる鉄微粒子（Ｆ）が１０ｎｍの間隔（ａ）をもって離散的に析出し、この鉄微粒子（Ｆ）の表層に１０倍近い体積で銅（Ｃ）が析出する。容器を焼成炉から取り出し、溝の中にあるグラフェン接合体を取り出す（Ｓ４８工程）。
以上に説明したように、グラフェン接合体を製造する第二の実施例は、グラフェンを鉄微粒子の金属結合で接合してグラフェン接合体を製造し、更に、グラフェン接合体の表面に担持された鉄微粒子の表層に銅を析出させ、鉄と銅とからなる複合金属微粒子をグラフェン接合体の表面に担持させた。複合金属微粒子の表層を形成する銅の体積が、内部を形成する鉄の体積の１０倍近い体積を占めるため、グラフェン接合体の表面に担持された複合金属粒子は銅の性質が優勢になる。この銅の性質を利用して、本実施例で製造したグラフェン接合体を工業製品に適用する。
【０１２８】  グラフェン接合体の製造の第三実施例
グラフェンの優れた性質の一つに熱伝導性があり、銀の熱伝導率の４．５倍に近い熱伝導率を持つ。このため、グラフェンの優れた熱伝導性を損なうことなくグラフェン接合体が製造できれば、この熱伝導性を活用してグラフェン接合体を様々の工業製品に適応できる。
グラフェン接合体の製造の第三実施例は、グラフェンの表面に銅微粒子を先行して担持させ、この後、銅微粒子の表層に銅より少ない量として鉄を析出させ、銅と鉄とからなる複合金属微粒子を形成し、この複合金属微粒子によって、グラフェンを接合し、グラフェン接合体を製造する。グラフェンの間隙およびグラフェン接合体の表面に担持される複合金属微粒子は、銅の性質が優勢になる。これによって、本実施例で製造されるグラフェン接合体はグラフェンに近い熱伝導性を持つ。図１８に本実施例の製造工程を示す。
金属微粒子の原料となる有機金属化合物として、前記したオクチル酸銅とラウリン酸鉄（三津和化学薬品株式会社の製品）とを用意する。ラウリン酸鉄は、直鎖飽和脂肪酸であるラウリン酸と鉄との化合物であり、オクチル酸鉄より熱分解の完了温度が７０℃ほど高く、メタノールに対する分散割合はオクチル酸鉄の１／１０程度である。オクチル酸銅の熱分解温度より４０℃高まると、ラウリン酸鉄が熱分解して銅微粒子の表面に鉄が析出する。
最初に、オクチル酸銅のメタノール分散液における銅の重量割合が２重量％を占めるように、オクチル酸銅をメタノールに分散する。さらに、ラウリン酸鉄のメタノール分散液における鉄の重量割合が０．２重量％を占めるように、ラウリン酸鉄をメタノールに分散する。両者を重量割合で１対１に混合して、オクチル酸銅とラウリン酸鉄とのメタノール分散液を作る（Ｓ５０工程）。次に、天然黒鉛粒子から製造したグラフェン１０ｇを、オクチル酸銅とラウリン酸鉄とが分散されたメタノール分散液６０ｇに混合する（Ｓ５１工程）。さらに、マグネチックスターラーを用いて攪拌し、グラフェンがメタノール分散液に分散された懸濁液を作る（Ｓ５２工程）。次に、図１１に示した容器を懸濁液が充填する容器として用い、ディスペンサー装置のニードル・ノズルを使って微細な各溝に懸濁液を一定量ずつ充填する（Ｓ５３工程）。さらに、容器を図１４に示した大気雰囲気からなる熱処理炉に投入する（Ｓ５４工程）。７０℃の低温焼成室（Ａ）に２分間入った容器は、溶媒のメタノールが蒸発し、蒸発したメタノールは回収装置（Ｃ）で回収される（Ｓ５５工程）。その後、容器は２９０℃の高温焼成室（Ｂ）の低温部（Ｂ１）に１分間入り、オクチル酸銅が熱分解され、グラフェンの表面に銅微粒子が担持する（Ｓ５６工程）。さらに、３３０℃の高温焼成室（Ｂ）の高温部（Ｂ２）に１分間入り、ラウリン酸鉄が熱分解され、グラフェンの表面に担持した銅微粒子の表面に鉄が析出し、銅と鉄とからなる複合金属微粒子が形成される。こうして銅と鉄とからなる複合金属微粒子同士の結合によってグラフェンが接合され、グラフェン接合体が製造される（Ｓ５７工程）。製造されたグラフェン接合体は、幅が２ｍｍで長さが５ｍｍで厚みは１ｍｍより薄い十字形状を有する。この実施例では、オクチル酸銅のメタノール分散液における銅の重量割合を２重量％とし、ラウリン酸鉄のメタノール分散液における鉄の重量割合が０．２重量％としたため、図１９に示すように、直径が１ｎｍの大きさを持つ銅微粒子（Ｃ）の表層に１／１０に近い体積で鉄（Ｆ）が析出する。容器を焼成炉から取り出し、溝の中にあるグラフェン接合体を取り出す（Ｓ５８工程）。
以上に説明したように、グラフェン接合体を製造する第三の実施例は、グラフェンの表面に銅微粒子を先行して担持させ、この後、銅微粒子の表層に１／１０に近い体積で鉄を析出させた。このため、本実施例で製造したグラフェン接合体は、グラフェンの間隙に銅の性質が優勢になる複合金属粒子が無数に存在する。このグラフェン接合体はグラフェンに近い熱伝導性を持ち、金属の熱伝導率より高い。
【０１２９】  グラフェン接合体の製造の第四実施例
グラフェン接合体を製造する第四実施例は、グラフェン同士を鉄微粒子同士の金属結合を介して接合してグラフェン接合体を製造し、この後、グラフェン接合体の表面に担持した鉄微粒子の表層に、電気絶縁性でかつ熱伝導性である酸化アルミニウムを析出させる実施例である。なお、酸化アルミニウムは、絶縁物の中では熱伝導率が３０Ｗ／ｍＫと高く、アルミニウムの１／８に過ぎない熱伝導性を有する。いっぽう、固有抵抗は１２Ωｃｍで、アルミニウムの４．４×１０６倍の固有抵抗を持つ絶縁材料である。なお、鉄の熱伝導率は８４Ｗ／ｍＫで、酸化アルミニウムの熱伝導率の２．８倍に相当する。
図２０に本実施例の製造工程を示す。鉄微粒子の原料としてオクチル酸鉄を、酸化アルミニウムの原料としてテトラヒドロキソアルミン酸イオン［Ａｌ（ＯＨ）４（Ｈ２Ｏ）２］−を有するヒドロキシ錯体（岳南化学株式会社の試作品）を用意する。なお、ヒドロキシ錯体の熱分解が完了する温度は、オクチル酸鉄が熱分解を完了する温度より１０℃ほど高く、金属錯塩であるため熱分解が完了すると酸化アルミニウムが析出する。
最初に、オクチル酸鉄のメタノール分散液における鉄の重量割合が２重量％を占めるように、オクチル酸鉄をメタノールに分散する（Ｓ６０工程）。次に、天然黒鉛粒子から製造したグラフェンの集まり１０ｇを、オクチル酸鉄のメタノール分散液６０ｇに混合する（Ｓ６１工程）。さらに、マグネチックスターラーを用いて攪拌し、グラフェンが分散された懸濁液を作る（Ｓ６２工程）。次に、図１０に示した容器を懸濁液が充填される容器として用い、ディスペンサー装置のニードル・ノズルを用いて、溝に懸濁液を一定量ずつ充填する（Ｓ６３工程）。さらに、容器を図１４に示した大気雰囲気からなる熱処理炉に投入する（Ｓ６４工程）。７０℃の低温焼成室（Ａ）に２分間入った容器は、メタノールが蒸発し、蒸発したメタノールは回収装置（Ｃ）で回収される（Ｓ６５工程）。その後、容器は２６０℃の高温焼成室（Ｂ）に１分間入り、オクチル酸鉄が熱分解され、グラフェンの表面に鉄微粒子が析出し、鉄微粒子同士の金属結合を介してグラフェンが接合され、グラフェン接合体が製造される（Ｓ６６工程）。
次に、前記したヒドロキシ錯体をメタノールに分散する。分散濃度は、分散液における酸化アルミニウムの重量割合が０．１重量％とする（Ｓ６７工程）。前記したＳ６３工程において懸濁液を滴下した量の１／１０に相当する量としてヒドロキシ錯体の分散液を、グラフェン接合体が存在する容器の溝に、ディスペンサー装置のニードル・ノズルを使って滴下する（Ｓ６８工程）。さらに、容器を図１４に示した大気雰囲気からなる熱処理炉に投入する（Ｓ６９工程）。７０℃の低温焼成室（Ａ）に５分間入った容器は、メタノールが蒸発し、蒸発したメタノールは回収装置（Ｃ）で回収する（Ｓ７０工程）。その後、容器は２７０℃の高温焼成室（Ｂ）に１分間入り、ヒドロキシ錯体が熱分解され、グラフェン接合体の表面に担持された鉄微粒子の表層に酸化アルミニウムが析出する（Ｓ７１工程）。こうして製造された一枚のグラフェン接合体の形状は、幅が１ｍｍで長さが１０ｍｍの長方形で厚みは１ｍｍより薄い。本実施例では、ヒドロキシ錯体のメタノール分散液における酸化アルミニウムの重量濃度を０．１重量％とし、グラフェン接合体の表面に担持された鉄微粒子の表層に酸化アルミニウムが析出するため、図２１に示すように、１０ｎｍの間隔（ａ）でグラフェンの表面に担持された直径（ｄ）が１ｎｍの大きさからなる鉄微粒子（Ｆ）の表層に、１０倍近い体積で酸化アルミニウム（Ａ）が析出する。最後に、容器を焼成炉から取り出し、溝の中にあるグラフェン接合体を取り出す（Ｓ７２工程）。
以上に説明したように、グラフェン接合体を製造する第四実施例は、グラフェンを鉄微粒子の金属結合によって接合して一枚のグラフェン接合体を製造し、更に、グラフェン接合体の表面に担持された鉄微粒子の表層に、鉄の１０倍に近い体積で酸化アルミニウムを析出させた。このため、本実施例におけるグラフェン接合体の表面に担持された複合微粒子の性質は、表層を形成する酸化アルミニウムの性質が優勢になる。この酸化アルミニウムの性質を利用して、グラフェン接合体を工業製品に適用する。
【０１３０】  グラフェン接合体の製造の第五実施例
グラフェン接合体の製造の第五実施例は、グラフェン接合体の表面に担持される複合微粒子を、銅と鉄と酸化アルミニウムの３種類の物質で構成し、これら３種類の物質の中で酸化アルミニウムの析出量を最も多くした事例である。つまり、前記したグラフェン接合体の製造の第三実施例に基づいてグラフェン接合体を製造する。さらに、グラフェン接合体製造の第四実施例に準じて、グラフェン接合体の表面に担持された銅と鉄とからなる複合金属微粒子の表層に酸化アルミニウムを析出させる。
図２４に本実施例の製造工程を示す。オクチル酸銅のメタノール分散液における濃度を、銅の重量割合が２重量％になるようにオクチル酸銅をメタノールに分散する。さらに、ラウリン酸鉄のメタノール分散液における鉄の重量割合が０．２重量％になるように、ラウリン酸鉄をメタノールに分散する。両者を重量割合で１対１として混合し、オクチル酸銅とラウリン酸鉄とがメタノールに分散された分散液を作る（Ｓ８０工程）。次に、天然黒鉛粒子から製造したグラフェン１０ｇを、オクチル酸銅とラウリン酸鉄とが混合されたメタノール分散液６０ｇに混合する（Ｓ８１工程）。さらに、マグネチックスターラーを用いて攪拌し、グラフェンが分散された懸濁液を作る（Ｓ８２工程）。次に、図１０に示す容器を懸濁液が充填される容器として用い、ディスペンサー装置のニードル・ノズルを使って溝に懸濁液を充填する（Ｓ８３工程）。さらに、容器を図１４に示した大気雰囲気からなる熱処理炉に投入する（Ｓ８４工程）。７０℃の低温焼成室（Ａ）に２分間入った容器は、メタノールが蒸発し、蒸発したメタノールは回収装置（Ｃ）で回収する（Ｓ８５工程）。その後、容器は２９０℃の高温焼成室（Ｂ）の低温部（Ｂ１）に１分間入り、オクチル酸銅が熱分解され、グラフェンの表面に銅微粒子が担持する（Ｓ８６工程）。さらに、３３０℃の高温焼成室（Ｂ）の高温部（Ｂ２）に１分間入り、ラウリン酸鉄が熱分解され、グラフェンの表面に担持された銅微粒子の表層に鉄が析出する（Ｓ８７工程）。こうして、鉄と銅とからなる複合金属微粒子を介してグラフェンが接合され、一枚のグラフェン接合体が製造される。この実施例では、オクチル酸銅のメタノール分散液における銅の重量割合を２重量％とし、ラウリン酸鉄のメタノール分散液における鉄の重量割合を０．２重量％にしたため、図１９に示すように、１０ｎｍの間隔（ａ）でグラフェンの表面に担持された直径ｄが１ｎｍの銅微粒子（Ｃ）の表層に１／１０に近い体積で鉄（Ｆ）が析出する。
次に、ヒドロキシ錯体をメタノールに分散する（Ｓ８８工程）。ヒドロキシ錯体の分散濃度は、分散液における酸化アルミニウムの重量割合が０．１重量％とした。さらに、ディスペンサー装置のニードル・ノズルを使ってグラフェン接合体が存在する溝に、前記したＳ８３工程において懸濁液を滴下した量の１／１０に相当する量として、ヒドロキシ錯体のメタノール分散液を微細な溝に滴下する（Ｓ８９工程）。さらに、容器を図１４に示した大気雰囲気からなる熱処理炉に投入する（Ｓ９０工程）。７０℃の低温焼成室（Ａ）に２分間入った容器は、メタノールが蒸発し、蒸発したメタノールは回収装置（Ｃ）で回収される（Ｓ９１工程）。その後、容器は２７０℃の高温焼成室（Ｂ）に１分間入り、ヒドロキシ錯体が熱分解され、グラフェン接合体の表面に担持された複合金属微粒子の表層に、酸化アルミニウムが析出する（Ｓ９２工程）。こうして製造されたグラフェン接合体は、ヒドロキシ錯体のメタノール分散液中における酸化アルミニウムの重量割合を０．１重量％とし、グラフェン接合体の表面に担持された銅と鉄とからなる複合金属微粒子の表層に酸化アルミニウムが析出するため、図２３に示すように直径ｄが１ｎｍの銅（Ｃ）と鉄（Ｆ）とからなる複合金属微粒子の表層に、１０倍近い体積で酸化アルミニウム（Ａ）が析出する。また、一枚のグラフェン接合体の大きさは、幅が１ｍｍで長さが１０ｍｍの長方形で厚みは１ｍｍより薄い。最後に、容器を焼成炉から取り出し、溝の中にあるグラフェン接合体を取り出す（Ｓ９３工程）。
本実施例で製造したグラフェン接合体は次の２つの性質を有する。第一に、グラフェンを銅の性質が優勢となる複合金属粒子で結合させたため、前記したグラフェン接合体製造の第四実施例で製造したグラフェン接合体より、熱伝導性と電気伝導性に優れる。第二に、グラフェン接合体の表面に担持される複合微粒子は、表層を形成する酸化アルミニウムの性質が優勢になるので、グラフェン接合体の表面は電気絶縁性と熱導電性を示す。このため、本実施例で製造したグラフェン接合体を２つの異なる部品の間に介在させ、２つの部品をグラフェン接合体によって接合させると、次の２つの性質をもつことになる。第一に、接合された２つの部品の間で電気絶縁性が確保できる。第二に、グラフェン接合体の優れた熱伝導性が発揮され、結合された２つの部品の間で優れた熱伝導が発揮できる。このような２つの機能、つまり、電気絶縁性と熱伝導性とを同時に実現させるため、グラフェン接合体の表面に担持される複合微粒子の表層を酸化アルミニウムで構成した。
一般的に、酸化アルミニウムは、アルミナセラミックスに代表されるように形状の自由度が狭く、また、加工の自由度も狭い。さらに、４重量％の不純物を持つ。不純物の割合を低減させるには、酸化アルミニウムの製造コストが著しく高まる。本発明においては、有機金属化合物を熱分解して金属ないし金属酸化物を析出させるため、微粒子の大きさと析出頻度とは、有機金属化合物のアルコールにおける分散濃度とグラフェンの数とに依存する。このため、グラフェン接合体の表面に担持する複合微粒子の構成と構造の自由度は広い。さらに、析出した金属ないしは金属酸化物は、不純物を持たない。本実施例における酸化アルミニウムの事例であっても、酸化アルミニウムの析出量は自由に変えられる。さらに、析出した酸化アルミニウムは不純物を持たない。
【０１３１】  グラフェン接合体の製造の第六実施例
グラフェン接合体の製造の第六実施例は、グラフェン接合体の表面に担持された複合金属微粒子の表層を、触媒作用を有する金属で構成する第一の実施例である。つまり、本実施例は、グラフェン接合体製造の第一実施例に準じて、鉄微粒子同士の金属結合を介してグラフェンを接合してグラフェン接合体を製造する。さらに、グラフェン接合体の表面に担持した鉄微粒子の表層に、鉄微粒子の体積の１／５０となるように、触媒作用を有する白金を析出させる。これによって、鉄と白金とからなる複合金属微粒子をグラフェン接合体の表面に担持させ、この表層の大部分を白金で構成し、表層の一部分に鉄を残存させる。
本実施例で製造するグラフェン接合体の表面に担持される複合金属微粒子は、表層の多くの部分を占める白金による触媒作用と、表層の一部分を占める鉄がもたらす作用とを兼備する。すなわち、白金は一酸化炭素と接触すると一酸化炭素を吸着し、白金の表面が一酸化炭素の被膜で覆われ、白金の触媒作用を阻害する。他方、鉄は一酸化炭素と反応して遷移金属錯体であるペンタカルボニルＦｅ（ＣＯ）５を形成する。複合金属微粒子の表層の一部に鉄を残すことで、一酸化炭素を鉄と反応させ鉄ペンタカルボニルを生成させる。これによって白金は触媒作用の失活状態にならない。また、微粒子の表層のみに触媒作用をもつ白金を形成するので、触媒作用の効率が上がる。さらに、白金の析出量が少ないため、高価な有機白金化合物の使用量が少ない。このような性質を持つ複合金属微粒子が莫大な数としてグラフェン接合体の表面に担持される。図２４に本実施例の製造工程を示す。
鉄の原料となるオクチル酸鉄と、白金の原料となる有機金属化合物としてヘキサクロロ白金（ＩＶ）酸アンモニウム［ＮＨ４］２［ＰｔＣｌ６］（三津和薬品工業株式会社の製品）を用意する。なお、ヘキサクロロ白金（ＩＶ）酸アンモニウムは、２００℃の水素ガスないしはアンモニアガス中で熱処理することで白金に還元される。
最初に、オクチル酸鉄のメタノール分散液における分散濃度が、鉄の重量割合で２重量％になるようにオクチル酸鉄をメタノールに分散する（Ｓ１００工程）。次に、天然黒鉛粒子から製造したグラフェンの集まり１０ｇを、オクチル酸鉄が分散されたメタノール分散液６０ｇに混合する（Ｓ１０１工程）。さらに、マグネチックスターラーを用いて攪拌し、グラフェンが分散された懸濁液を作る（Ｓ１０２工程）。次に、図１２に図示した直径が３ｍｍの円で深さが１ｍｍからなる溝が多数形成された容器を用意し、ディスペンサー装置のニードル・ノズルを使って各溝に懸濁液を一定量ずつ充填する（Ｓ１０３工程）。さらに、容器を図１４に示した大気雰囲気からなる熱処理炉に投入する（Ｓ１０４工程）。７０℃の低温焼成室（４）に２分間入った容器は、メタノールが蒸発し、蒸発したメタノールは回収装置（Ｃ）で回収される（Ｓ１０５工程）。その後、容器は２６０℃の高温焼成室（Ｂ）に入り、オクチル酸鉄が熱分解され、グラフェンの表面に鉄微粒子が析出する。こうして、鉄微粒子同士の金属結合を介してグラフェンが接合され、グラフェン接合体が製造される（Ｓ１０６工程）。
さらに、ヘキサクロロ白金（ＩＶ）酸アンモニウムを５０℃のメタノールに分散する。分散濃度は、分散液における白金の重量割合が０．０５重量％とする（Ｓ１０７工程）。次に、グラフェン接合体が存在する容器の各溝に、前記したＳ１０３工程において懸濁液を滴下した量の１／１０に相当する量としてヘキサクロロ白金（ＩＶ）酸アンモニウムの分散液を、ディスペンサー装置におけるニードル・ノズルを使って滴下する（Ｓ１０８工程）。さらに、容器を図１４に示した熱処理炉に投入する（Ｓ１０９工程）。７０℃の低温焼成室（Ａ）に２分間入った容器は、メタノールが蒸発し、蒸発したメタノールは回収装置（Ｃ）で回収される（Ｓ１１０工程）。その後、アンモニアガスが供給される２００℃の高温焼成室（Ｂ）に１分間入り、ヘキサクロロ白金（ＩＶ）酸アンモニウムが還元され、グラフェン接合体の表面に担持された鉄微粒子の表層に白金が析出する（Ｓ１１１工程）。こうして製造されたグラフェン接合体の形状は、直径が３ｍｍの円で厚みは１ｍｍより薄い。本実施例では、ヘキサクロロ白金（ＩＶ）酸アンモニウムのメタノール分散液中における白金の重量割合を０．０５重量％とし、さらに、ヘキサクロロ白金（ＩＶ）酸アンモニウムのメタノール分散液の滴下量を、オクチル酸鉄のメタノール分散液の滴下量に対し１／１０としたため、図２５に示すように１ｎｍの大きさからなる鉄微粒子（Ｆ）の表層に１／５０近い体積で白金（Ｐ）が析出する。このため、複合金属微粒子の表層は、表層の多くの部分が白金（Ｐ）で形成されるが、グラフェン接合体の表面に近い部分の表層は白金が形成されず鉄（Ｆ）が残る。最後に、容器を焼成炉から取り出し、溝の中にあるグラフェン接合体を取り出す（Ｓ１１２工程）。
以上に説明したように、本実施例は、グラフェンを鉄微粒子の金属結合を介して接合してグラフェン接合体を製造する。更に、グラフェン接合体の表面に担持された鉄微粒子の表層に、鉄の１／５０に近い体積で白金を析出させた。このため、複合金属微粒子は、表層の多くの部分を占める白金による触媒作用と、表層の一部分を占める鉄がもたらす作用とを兼備することになる。この白金と鉄との性質を利用して、本実施例で製造したグラフェン接合体は触媒作用を有する工業製品に適用することが出来る。
【０１３２】  グラフェン接合体の製造の第七実施例
グラフェン接合体の製造の第七実施例は、グラフェン接合体の表面に担持された複合金属微粒子の表層を、触媒作用を有する物質で構成する第二の実施例である。本実施例は、グラフェン接合体の製造の第一実施例に基づいて、鉄微粒子同士の金属結合によってグラフェンを接合してグラフェン接合体を製造する。さらに、グラフェン接合体の表面に担持した鉄微粒子の表層に、鉄微粒子の体積の１／１０となるように、白金とルテニウムとを同時に析出させ、鉄と、白金とルテニウムとの合金とからなる複合金属微粒子をグラフェン接合体の表面に形成する。つまり、複合金属微粒子による触媒作用は、複合金属微粒子の表層のみによるため、高価な材料を用いて白金とルテニウムとの析出量は、複合金属微粒子の表層のごく薄い層にとどめた。なお、白金とルテニウムとの合金は、一酸化炭素を吸着する性質を持たない。本実施例では、このような性質を持つ複合金属微粒子が莫大な数としてグラフェン接合体の表面に担持される。図２６に本実施例の製造工程を示す。
鉄の原料となるオクチル酸鉄と、白金の原料となる有機金属化合物としてヘキサクロロ白金（ＩＶ）酸アンモニウム［ＮＨ４］２［ＰｔＣｌ６］とルテニウムの原料となるヘキサクロロルテニウム（ＩＩＩ）酸アンモニウム［ＮＨ４］３［ＲｕＣｌ６］（三津和薬品工業株式会社の製品）を用意する。なお、ヘキサクロロ白金（ＩＶ）酸アンモニウムとヘキサクロロルテニウム（ＩＩＩ）酸アンモニウムは、２００℃の水素ガス中で熱処理することで白金とルテニウムとに還元される。
最初に、オクチル酸鉄のメタノール分散液における分散濃度が、鉄の重量割合で２重量％になるようにオクチル酸鉄をメタノールに分散する（Ｓ１２０工程）。次に、天然黒鉛粒子から製造したグラフェンの集まり１０ｇを、オクチル酸鉄が分散されたメタノール分散液６０ｇに混合する（Ｓ１２１工程）。さらに、マグネチックスターラーを用いて攪拌し、グラフェンが分散された懸濁液を作る（Ｓ１２２工程）。次に、図１２に図示した直径が３ｍｍの円で、深さが１ｍｍからなる溝が多数形成された容器を用い、ディスペンサー装置のニードル・ノズルを使って各溝に懸濁液を一定量ずつ充填する（Ｓ１２３工程）。さらに、容器を図１４に示した大気雰囲気からなる熱処理炉に投入する（Ｓ１２４工程）。７０℃の低温焼成室に２分間入った容器は、メタノールが蒸発し、蒸発したメタノールは回収装置で回収される（Ｓ１２５工程）。その後、容器は２６０℃の高温焼成室に１分間入り、オクチル酸鉄が熱分解され、グラフェンの表面に鉄微粒子が析出する。こうして、鉄微粒子同士の金属結合によってグラフェンが接合され、グラフェン接合体が製造される（Ｓ１２６工程）。
次に、ヘキサクロロ白金（ＩＶ）酸アンモニウムと、ヘキサクロロルテニウム（ＩＩＩ）酸アンモニウムとを５０℃のメタノールに分散する。分散濃度は、分散液における白金の重量割合とルテニウムの重量割合との双方が０．１重量％とする（Ｓ１２７工程）。さらに、グラフェン接合体が存在する容器の溝に、前記したＳ１２３工程において懸濁液を滴下した量の１／１０に相当する量として、ヘキサクロロ白金（ＩＶ）酸アンモニウムとヘキサクロロルテニウム（ＩＩＩ）酸アンモニウムとのメタノール分散液を、ディスペンサー装置のニードル・ノズルを使って滴下する（Ｓ１２８工程）。さらに、容器を図１４に示した熱処理炉に投入する（Ｓ１２９工程）。７０℃の低温焼成室に２分間入った容器は、メタノールが蒸発し、蒸発したメタノールは回収装置で回収される（Ｓ１３０工程）。その後、容器は２００℃の水素ガスが供給される高温還元焼成室に１分間入り、ヘキサクロロ白金（ＩＶ）酸アンモニウムとヘキサクロロルテニウム（ＩＩＩ）酸アンモニウムとが同時に還元され、グラフェン接合体の表面に担持された鉄微粒子の表層に白金とルテニウムとが同時に析出する（Ｓ１３１工程）。この際、同時に析出した白金とルテニウムとは不純物を含まない活性金属であるため、両者が反応して白金とルテニウムとの合金が生成される。こうして製造された一枚のグラフェン接合体の形状は、直径が３ｍｍで厚みは１ｍｍより薄い。この実施例では、ヘキサクロロ白金（ＩＶ）酸アンモニウムとヘキサクロロルテニウム（ＩＩＩ）酸アンモニウムとを、メタノール分散液における白金およびルテニウムの重量割合で０．１重量％とした。さらに、ヘキサクロロ白金（ＩＶ）酸アンモニウムとヘキサクロロルテニウム（ＩＩＩ）酸アンモニウムとのメタノール分散液の滴下量を、オクチル酸鉄のメタノール分散液の滴下量に対して１／１０にした。こため、図２７に示すように１ｎｍの大きさからなる鉄微粒子（Ｆ）の表層全体に、１／１０に近い体積で白金とルテニウムとかからなる合金（Ｐ・Ｒ）の薄い層が形成する。最後に、容器を焼成炉から取り出し、溝の中にあるグラフェン接合体を取り出す（Ｓ１３２工程）。
以上に説明したように、本実施例は、グラフェン同士を鉄微粒子の金属結合を介して接合してグラフェン接合体を製造する。更に、グラフェン接合体の表面に担持された鉄微粒子の表層に、鉄の１／１０に近い体積で白金とルテニウムとを同時に析出させ、白金とルテニウムとの合金層を形成した。これによって、グラフェン接合体の表面に担持された複合金属微粒子は、鉄微粒子の表面全体を白金とルテニウムとからなる合金層で薄く覆われる。この白金とルテニウムとからなる合金の触媒作用を利用して、本実施例で製造したグラフェン接合体を工業製品に適用する。
【０１３３】  グラフェン接合体の製造の第八実施例
グラフェン接合体の製造の第八実施例は、グラフェン接合体の表面に担持された複合金属微粒子の表層を、触媒作用を有する物質で構成する第三の実施例である。本実施例は、グラフェン接合体の製造の第一実施例に基づいて、鉄微粒子同士の金属結合によってグラフェンを接合してグラフェン接合体を製造する。さらに、グラフェン接合体の表面に担持した鉄微粒子の表層に、鉄微粒子の体積の１／１０となるように、白金とコバルトとを同時に析出させ、鉄と、白金とコバルトとの合金とからなる複合金属微粒子をグラフェン接合体の表面に形成させる。微粒子の表層のみに触媒作用をもつ合金を形成することで、触媒作用の効率が上がる。なお、白金とコバルトとの合金は、一酸化炭素を吸着しない。また、白金とコバルトとの析出量が少なため、白金およびコバルトの原料となる高価な金属化合物の使用量が少ない。本実施例では、このような性質を持つ複合金属微粒子が莫大な数としてグラフェン接合体の表面に担持される。図２８に本実施例の製造工程を示す。
鉄の原料となるオクチル酸鉄と、白金の原料となる有機金属化合物としてヘキサクロロ白金（ＩＶ）酸アンモニウム［ＮＨ４］２［ＰｔＣｌ６］と、コバルトの原料となる硝酸コバルト・六水和物Ｃｏ（ＮＯ３）２・６Ｈ２Ｏ（試薬一級品）と還元剤であるヒドラジンＨ２ＮＮＨ２（試薬一級品）を用意する。最初に、オクチル酸鉄のメタノール分散液における分散濃度が、鉄の重量割合で２重量％になるようにオクチル酸鉄をメタノールに分散する（Ｓ１４０工程）。次に、天然黒鉛粒子から製造したグラフェンの集まり１０ｇを、オクチル酸鉄が分散されたメタノール分散液６０ｇに混合する（Ｓ１４１工程）。さらに、マグネチックスターラーを用いて攪拌し、グラフェンが分散された懸濁液を作る（Ｓ１４２工程）。次に、図１２に図示した直径が３ｍｍの円で、深さが１ｍｍからなる溝が多数形成された容器を用い、ディスペンサー装置のニードル・ノズルを使って各溝に懸濁液を一定量ずつ充填する（Ｓ１４３工程）。さらに、容器を大気雰囲気からなる熱処理炉に投入する（Ｓ１４４工程）。７０℃の低温焼成室に２分間入った容器は、メタノールが蒸発し、蒸発したメタノールは回収装置で回収される（Ｓ１４５工程）。その後、容器は２６０℃の高温焼成室に１分間入り、オクチル酸鉄が熱分解され、グラフェンの表面に鉄微粒子が析出する。こうして、鉄微粒子同士の金属結合によってグラフェンが接合され、グラフェン接合体が製造される（Ｓ１４６工程）。
さらに、ヘキサクロロ白金（ＩＶ）酸アンモニウムと、硝酸コバルト六水和物とを５０℃のメタノールに分散する。分散濃度は、分散液における白金とコバルトとの重量割合が０．１重量％とし、この分散液に重量割合で１％のヒドラジンを滴下して混合する（Ｓ１４７工程）。次に、グラフェン接合体が存在する容器の溝に、前記したＳ１４３工程において懸濁液を滴下した量の１／１０に相当する量として、ヘキサクロロ白金（ＩＶ）酸アンモニウムと硝酸コバルト・六水和物とのメタノール分散液を、ディスペンサー装置のニードル・ノズルを使って滴下する（Ｓ１４８工程）。さらに、容器を図１４で示した熱処理炉に投入する（Ｓ１４９工程）。７０℃の低温焼成室に２分間入った容器は、メタノールが蒸発し、蒸発したメタノールは回収装置で回収される（Ｓ１５０工程）。その後、容器は２００℃の水素ガスが供給される高温還元焼成室に１分間入り、最初にヒドラジンが気化し、この後、ヘキサクロロ白金（ＩＶ）酸アンモニウムと硝酸コバルト・六水和物とが同時に還元され、グラフェン接合体の表面に担持された鉄微粒子の表層に、白金とコバルトとが同時に析出する（Ｓ１５１工程）。この際、同時に析出した白金とコバルトとは不純物を含まない活性状態にあるため、両者が結合して白金とコバルトとの合金が生成される。こうして製造された一枚のグラフェン接合体の形状は、直径が３ｍｍで厚みは１ｍｍより薄い。この実施例では、ヘキサクロロ白金（ＩＶ）酸アンモニウムと硝酸コバルト・六水和物とを、メタノール分散液における白金およびコバルトの重量割合で０．１重量％とした。さらに、ヘキサクロロ白金（ＩＶ）酸アンモニウムと硝酸コバルト・六水和物とのメタノール分散液の滴下量を、オクチル酸鉄のメタノール分散液の滴下量に対して１／１０にした。こため、図２９に示すように１ｎｍの大きさからなる鉄微粒子（Ｆ）の表層全体に、１／１０に近い体積で白金とコバルトとからなる合金の薄い層（Ｐ・Ｃ）が形成する。最後に、容器を焼成炉から取り出し、溝の中にあるグラフェン接合体を取り出す（Ｓ１５２工程）。
以上に説明したように、本実施例は、グラフェン同士を鉄微粒子の金属結合によって接合してグラフェン接合体を製造する。更に、グラフェン接合体の表面に担持された鉄微粒子の表層に、鉄の１／１０に近い体積で白金とコバルトとを同時に析出させ、白金とコバルトとの合金層を形成した。これによって、グラフェン接合体の表面に担持された複合金属微粒子は、鉄微粒子の表面全体を白金とコバルトとからなる合金層で薄く覆われる。この白金とコバルトとからなる合金の触媒作用を利用して、本実施例で製造したグラフェン接合体を工業製品に適用することが出来る。
【０１３４】  グラフェン接合体の製造の第九実施例
グラフェン接合体の製造の第九実施例は、グラフェン接合体の表面に担持された複合金属微粒子の表層を、触媒作用を有する物質で構成する第四の実施例である。本実施例は、グラフェン接合体の製造の第一実施例に基づいて、鉄微粒子同士の金属結合によってグラフェンを接合してグラフェン接合体を製造する。さらに、グラフェン接合体の表面に担持した鉄微粒子の表層に、鉄微粒子の体積の１／１０となるように、パラジウムとコバルトとを同時に析出させ、鉄と、パラジウムとコバルトとの合金とからなる複合金属微粒子をグラフェン接合体の表面に形成させる。なお、パラジウムとコバルトとの合金は、一酸化炭素を吸着する性質を持たない。また、パラジウムとコバルトとの析出量が少ないので、パラジウムおよびコバルトの原料となる高価な金属化合物の使用量が少ない。本実施例では、このような性質を持つ複合金属微粒子が莫大な数としてグラフェン接合体の表面に担持される。図３０に本実施例の製造工程を示す。
鉄の原料となるオクチル酸鉄と、パラジウムの原料となる有機金属化合物としてテトラクロロパラジウム（ＩＩ）酸アンモニウム［ＮＨ４］２［ＰｄＣｌ４］（三津和化学薬品工業株式会社の製品）と、さらに、コバルトの原料となる硝酸コバルト・六水和物（試薬一級品）と還元剤であるヒドラジンＨ２ＮＮＨ２（試薬一級品）を用意する。
最初に、オクチル酸鉄のメタノール分散液における分散濃度が、鉄の重量割合で２重量％になるようにオクチル酸鉄をメタノールに分散する（Ｓ１６０工程）。次に、天然黒鉛粒子から製造したグラフェンの集まり１０ｇを、オクチル酸鉄が分散されたメタノール分散液６０ｇに混合する（Ｓ１６１工程）。さらに、マグネチックスターラーを用いて攪拌し、グラフェンが分散された懸濁液を作る（Ｓ１６２工程）。次に、図１２に図示した直径が３ｍｍの円で、深さが１ｍｍからなる溝が多数形成された容器を用い、ディスペンサー装置のニードル・ノズルを使って各溝に懸濁液を一定量ずつ充填する（Ｓ１６３工程）。さらに、容器を図１４に示した大気雰囲気からなる熱処理炉に投入する（Ｓ１６４工程）。７０℃の低温焼成室に２分間入った容器は、メタノールが蒸発し、蒸発したメタノールは回収装置で回収される（Ｓ１６５工程）。その後、容器は２６０℃の高温焼成室に１分間入り、オクチル酸鉄が熱分解され、グラフェンの表面に鉄微粒子が析出する。こうして、鉄微粒子同士の金属結合によってグラフェンが接合され、グラフェン接合体が製造される（Ｓ１６６工程）。
さらに、テトラクロロパラジウム（ＩＩ）酸アンモニウムと、硝酸コバルト・六水和物とを５０℃のメタノールに分散する。分散濃度は、分散液におけるパラジウムとコバルトとの重量割合が０．１重量％とし、この分散液に重量割合で１重量％としてヒドラジンを滴下して混合する（Ｓ１６７工程）。次に、グラフェン接合体が存在する容器の各溝に、前記したＳ１６３工程において懸濁液を滴下した量の１／１０に相当する量として、テトラクロロパラジウム（ＩＩ）酸アンモニウムと硝酸コバルト六水和物とのメタノール分散液を、ディスペンサー装置のニードル・ノズルを使って滴下する（Ｓ１６８工程）。さらに、容器を図１４に示した熱処理炉に投入する（Ｓ１６９工程）。７０℃の低温焼成室に２分間入った容器は、メタノールが蒸発し、蒸発したメタノールは回収装置で回収される（Ｓ１７０工程）。その後、容器は２００℃の水素ガスが供給される高温還元焼成室に１分間入り、最初にヒドラジンが気化し、この後、テトラクロロパラジウム（ＩＩ）酸アンモニウムと硝酸コバルト・六水和物とが同時に還元され、グラフェン接合体の表面に担持された鉄微粒子の表層にパラジウムとコバルトとが同時に析出する（Ｓ１７１工程）。この際、パラジウムとコバルトとは不純物を含まない活性金属であるため、パラジウムとコバルトとの合金が生成される。こうして製造された一枚のグラフェン接合体の形状は、直径が３ｍｍで厚みは１ｍｍより薄い。この実施例では、テトラクロロパラジウム（ＩＩ）酸アンモニウムと硝酸コバルト・六水和物とを、メタノール分散液におけるパラジウムおよびコバルトの重量割合で０．１重量％として分散した。さらに、テトラクロロパラジウム酸アンモニウムと硝酸コバルト・六水和物とのメタノール分散液の滴下量を、オクチル酸鉄のメタノール分散液の滴下量に対して１／１０にした。このため、図３１に示すように１ｎｍの大きさからなる鉄微粒子（Ｆ）の表層全体に、１／１０に近い体積でパラジウムとコバルトとかからなる合金層（Ｐｒ・Ｃ）が形成し、鉄微粒子の表面全体を合金層が薄く覆う。最後に、容器を焼成炉から取り出し、溝の中にあるグラフェン接合体を取り出す（Ｓ１７２工程）。
以上に説明したように、本実施例は、グラフェンを鉄微粒子の金属結合によって接合してグラフェン接合体を製造する。更に、グラフェン接合体の表面に担持された鉄微粒子の表層に、鉄の１／１０に近い体積でパラジウムとコバルトとを同時に析出させ、パラジウムとコバルトとの合金層を形成した。これによって、グラフェン接合体の表面に担持された複合金属微粒子は、鉄微粒子の表面をパラジウムとコバルトとからなる合金層で薄く覆われる。このパラジウムとコバルトとからなる合金の触媒作用を利用して、本実施例で製造したグラフェン接合体を工業製品に適用することが出来る。
【０１３５】  グラフェン接合体の製造の第十実施例
グラフェン接合体を製造する第十実施例は、一度製造されたグラフェン接合体を接合して、より面積が広いないしはより厚みが厚い一枚のグラフェン接合体を新たに製造する実施例である。本実施例では、磁性を有する金属微粒子ないしは複合金属微粒子が表面に担持されたグラフェン接合体を還元焼成し、磁性を有する金属微粒子ないしは複合金属微粒子の表層を新生金属に還元し、この新生金属によって金属微粒子同士ないしは複合金属微粒子同士を金属結合させてグラフェン接合体を接合し、より面積が広いないしはより厚みが厚い一枚のグラフェン接合体を製造する。
グラフェン接合体を還元焼成してグラフェン接合体同士を接合するには、予めグラフェン接合体同士が互いに接近した状態を作る必要がある。つまり、グラフェン接合体が接近することで、磁性を有する金属粒子同士ないしは複合金属粒子同士が確実に磁気吸着する。この状態でグラフェン接合体を還元焼成すれば、金属微粒子ないしは複合金属粒子の表層が新生金属に還元され、磁気吸着した金属微粒子同士ないしは複合金属微粒子同士が金属結合する。これによって、グラフェン接合体同士が接合する。
グラフェン接合体同士が接近した状態を作る手段として、有機物の溶解液にグラフェン接合体を分散させる手段が有効である。つまり、有機物の溶解液にグラフェン接合体の集まりを混合し、グラフェン接合体の集まりが有機物の溶解液に分散された懸濁液を作る。この懸濁液を、水素ガスを含む還元性雰囲気で熱処理すると、最初に過剰な溶剤が気化し、グラフェン接合体の集まりの全てが有機物に分散された状態になる。これによって、グラフェン接合体が高い混合割合で有機物に混合された状態になり、グラフェン接合体同士が磁気吸着する。さらに、昇温して有機物の気化させると、磁気吸着したグラフェン接合体が還元雰囲気にさらされ、磁気吸着した金属微粒子ないしは複合金属微粒子の表層に新生金属が生成され、金属微粒子同士ないしは複合金属微粒子同士が金属結合し、これによって、グラフェン接合体が接合されて一枚のグラフェン接合体が製造される。
グラフェン接合体の製造の第一実施例における鉄微粒子の原料であるオクチル酸鉄は２６０℃で熱分解が完了し、グラフェン接合体の製造の第二実施例における銅微粒子の原料であるオクチル酸銅は２９０℃で熱分解が完了し、グラフェン接合体の製造の第三実施例における鉄微粒子の原料であるラウリン酸鉄は３３０℃で熱分解が完了する。このような有機金属化合物を金属微粒子の原料として用いる場合は、前記した有機物として、沸点が１９７℃で発火点が３９８℃であるエチレングリコールを用いるのが望ましい。
本実施例では、一度製造されたグラフェン接合体として、グラフェン接合体の製造の第一実施例で製造した鉄微粒子が表面に担持されたグラフェン接合体を用いる。なお、グラフェン接合体の製造の第二および第三実施例で製造されたグラフェン接合体も、表面に担持された複合金属粒子が磁性を発するので、一度製造されたグラフェン接合体として用いることが出来る。図３２に本実施例の製造工程を示す。
最初に、エチレングリコール（試薬一級品）と蒸留水との重量比が１対５となるように、エチレングリコールを水に溶かす（Ｓ１８０工程）。次に、グラフェン接合体の製造の第一実施例に基づいて製造したグラフェン接合体の１００ｇを、エチレングリコールの水溶液６００ｇに混合する（Ｓ１８１工程）。さらに、マグネチックスターラーを用いて攪拌し、懸濁液を作る（Ｓ１８２工程）。次に、この懸濁液を、一辺が１０ｍｍの正方形で深さが１ｍｍからなる溝が多数個形成されている容器の各溝に、ディスペンサー装置のニードル・ノズルを使って懸濁液を一定量ずつ充填する（Ｓ１８３工程）。さらに、容器を図１４に示した構成からなる熱処理炉に投入する（Ｓ１８４工程）。なお、熱処理炉は、水素ガスが１０％体積割合で窒素ガスが９０％体積割合で構成される還元性ガスが供給される。１００℃の低温焼成室に入った容器は、懸濁液の溶媒である水が蒸発する（Ｓ１８５工程）。その後、容器は２００℃の高温焼成室に入りエチレングリコールが蒸発し、蒸発したエチレングリコールは回収装置で回収される（Ｓ１８６工程）。この後、容器を２分間放置して、グラフェン接合体を還元焼成する（Ｓ１８７工程）。還元性雰囲気にさらされることで、グラフェン接合体の表面に担持された鉄微粒子の表層が新生金属に還元され、これによって新生金属同士が金属結合し、グラフェン接合体が接合する。こうして製造されたグラフェン接合体の大きさは、一辺が１０ｍｍの正方形で厚みは１ｍｍより薄い。最後に、容器を焼成炉から取り出し、溝の中にあるグラフェン接合体を取り出す（Ｓ１８８工程）。
Ｓ１８６工程でエチレングリコールの気化が進むにつれ、グラフェンシ接合体の磁気吸着が進む。また、還元性雰囲気にさらされると、鉄微粒子同士の金属結合でグラフェンシ接合体が接合する。こうして、新たに製造された一枚のグラフェン接合体の少なくとも表面は、グラフェン接合体同士が鉄微粒子の金属結合によって接合される。内部にはグラフェン接合体同士が鉄微粒子で磁気吸着したのと金属結合したものとが共存する。この結果、より大きな面積ないしはより厚みが厚い一枚のグラフェン接合体が製造される。なお、新たに製造したグラフェン接合体におけるグラフェン接合体同士の接合力が必要になる場合は、新たに製造したグラフェン接合体を着磁機にかけて着磁することで、グラフェン接合体同士の磁気吸着力が著しく増大し、グラフェン接合体同士の接合力が増大する。
本実施例は、グラフェン接合体を製造する第一実施例におけるグラフェン接合体の多数個を接合して、より面積が広くより厚みが厚いグラフェン接合体を製造した例である。元のグラフェン接合体は、グラフェン接合体の表面に磁性を有する金属微粒子ないしは複合金属微粒子が表面に担持されていれば他の実施例でもよい。さらに、新たなグラフェン接合体の形状は本実施例に制限されることはなく、懸濁液を充填する溝の形状に応じて新たなグラフェン接合体を製造すればよい。
【０１３６】  グラフェンを用いて新たな性質を付与する工業製品の製造の第一実施例
グラフェンを用いて工業製品に新たな性質を付与する工業製品を製造する第一実施例は、工業製品に撥水性を付与する実施例である。
グラフェン接合体の表面には、大量の数のナノレベルの大きさからなる金属微粒子ないしは複合金属微粒子が離散的に担持しているので、グラフェン接合体の表面は大量の数からなるナノレベルの凹凸を有する。このようなグラフェン接合体が莫大な数として工業製品の表面に接合ないしは被覆されると、工業製品の表面は莫大な数のナノレベルの凹凸が形成され、この凹凸の表面積は莫大な広さの表面積を有し、いわゆるフラクタル面に近い面になる。このような工業製品の表面に液滴が接触すると、液滴の表面張力によってナノレベルの凹凸に液体が入り込むことは出来ず、液滴の液面は莫大な数のナノレベルの凹凸と点接触に近い状態で接する。この結果、工業製品の表面は、接触角が１８０度に近い超撥水性を示す。つまり、ミリメートルの大きさからなる微細な液滴であっても、金属微粒子ないしは複合金属微粒子の大きさが６桁近く小さいため、液滴は莫大な数の金属微粒子ないしは複合金属微粒子と点接触に近い状態で接し、工業製品の表面はフラクタル面に近い面を形成する。
本実施例の第一の事例は、グラフェン接合体を工業製品に磁気吸着させ、磁気吸着したグラフェン接合体が工業製品に撥水性を付与する事例であって、このような工業製品の好適な第一の事例として、スクリーン印刷に使用されるメタルマスク版がある。従来、スクリーン印刷に使用されるメタルマスク版は、印刷に使用したインクやペーストが付着し、これによって正確な印刷が出来ないという問題があった。このため、溶剤によるシャワー洗浄や超音波洗浄などを定期的に行うことで、表面に付着した異物を除去していた。しかし、洗浄、液切り、乾燥などの様々な工程において溶剤を使うため、洗浄用の溶剤が外部に漏れるという安全上の問題や環境を悪化させる問題があった。さらに、洗浄費用に加えて、汚れた溶剤を回収し再利用するための費用が必要になった。メタルマスク版が、洗浄を行うことなく半永久的に使用することが出来れば、その作用効果は大きい。また、撥水性能を付与することで付着物がないため、印刷精度が維持できるという効果も得られる。
メタルマスク版の表面に大量のグラフェン接合体を磁気吸着させると、メタルマスク版の表面は莫大な数のナノレベルの凹凸が形成され、これによって、優れた撥水性が付与される。また、グラフェン接合体は極めて微細な物質であるため、メタルマスク版の平面のみならず曲面にも、グラフェン接合体が磁気吸着する。メタルマスク版は、ニッケルやニッケル・コバルト合金ないしはマルテンサイト系やフェライト系のステンレススチールなどの強磁性を示す材質で構成する。これによって、磁性を有する金属微粒子が担持したグラフェン接合体が磁気吸着する。なお、メタルマスク版とグラフェン接合体との吸着力が必要になれば、グラフェン接合体をメタルマスク版に磁気吸着させた後に、着磁機によって着磁させれば、グラフェン接合体のメタルマスク板への磁気吸着力が著しく増大する。
本実施例におけるメタルマスク版にグラフェン接合体を磁気吸着させる製造工程を図３３に示す。最初に、メタルマスク版と、１２４段落のグラフェンを製造する実施例で説明した製法で製造したグラフェンの集まりとを用意する（Ｓ１９０工程）。次に、オクチル酸鉄のメタノール分散液における分散濃度が、鉄の重量割合で２重量％になるようにオクチル酸鉄をメタノールに分散する（Ｓ１９１工程）。さらに、グラフェンの集まり１００ｇを、オクチル酸鉄のメタノール分散液６００ｇに混合する（Ｓ１９２工程）。次に、マグネチックスターラーを用いて攪拌し、グラフェンが分散された懸濁液を作る（Ｓ１９３工程）。この懸濁液を７０℃に昇温してメタノールを気化させ、オクチル酸鉄がグラフェンの表面に吸着したグラフェンの集まりを作成する（Ｓ１９４工程）。この後、オクチル酸鉄が吸着したグラフェンの集まりとメタルマスク版を容器に入れ、オクチル酸鉄が溶解ないしは分散しにくい水にグラフェンを分散する（Ｓ１９５工程）。この後、容器を１００℃に昇温して水を蒸発させ、メタルマスク版の表面にグラフェンを吸着させる（Ｓ１９６工程）。さらに、メタルマスク版を容器から取り出して、大気雰囲気の２６０℃で熱処理を行い、オクチル酸鉄を熱分解する（Ｓ１９７工程）。オクチル酸鉄の熱分解によって析出した鉄微粒子を介して、グラフェンが接合してグラフェン接合体が生成される。このグラフェン接合体は、強磁性の性質を持つメタルマスク版に磁気吸着する（Ｓ１９８工程）。
本実施例の第二の事例は、グラフェン接合体によって工業製品を被覆し、工業製品に撥水性を付与する事例であり、こうした工業製品の好適な事例として各種の液体を噴射するノズルがある。例えば、温水洗浄便座における肛門部および女性局部を洗浄する洗浄ノズルがある。この洗浄ノズルは、ケーシングの収容位置から洗浄位置まで往復動作するノズルロッドを備え、その先端に洗浄水を噴出させるための吐出穴を有するノズルヘッドを設けている。このようなノズル装置では、洗浄の時にはノズルヘッド部分が人体の局部に接近して洗浄水を噴射するため、洗浄の際に汚水や汚物が浴びやすい。そのため、洗浄動作の前後に洗浄水をノズルヘッドに噴射してノズルヘッドの洗浄を行なっている。ノズルヘッドの表面に、グラフェン接合体からなる薄い被膜を形成させることによって、洗浄時の汚水、汚物がノズルヘッドに付着することがなく、クリーニング動作が不要になる。
本実施例におけるグラフェン接合体によってノズルヘッドを被覆する製造方法は、前記したメタルマスク版にグラフェン接合体を磁気吸着させる図３３に図示した製造工程に準ずる。ただし、ノズルヘッドを被覆するグラフェン接合体は、１２７段落で記載したグラフェン接合体の製造の第二実施例のグラフェン接合体とする。このため、前記したＳ１９１工程に相当する工程では、１２７段落で説明したように、オクチル酸鉄とオクチル酸銅とをメタノールに分散する。さらに、前記したＳ１９７工程に相当する工程では、２６０℃でオクチル酸鉄を熱分解して、鉄微粒子によってグラフェン接合体が生成され、このグラフェン接合体がノズルヘッドを被覆する。さらに、２９０℃でオクチル酸銅を熱分解し、ノズルヘッドを被覆したグラフェン接合体の表面に担持された鉄微粒子の表層に銅が析出し、鉄と銅とからなる複合金属微粒子がグラフェン接合体の表面に形成する。このため、ノズルヘッドは耐熱性が３００℃以上の合成樹脂から構成する。こうして、ノズルヘッドの表面を大量のグラフェン接合体が覆い、これによって、莫大な数のナノレベルの大きさの凹凸が形成され、ノズルヘッドは優れた撥水性を示す。なお、ノズルヘッドへのグラフェン接合体の接合力が弱いことが問題になれば、ノズルヘッドをグラフェン接合体で被覆させた後に、ノズルヘッドを着磁にかけて着磁させれば、グラフェン接合体同士の磁気吸着力が著しく増大したグラフェン接合体の被膜でノズルヘッドが覆われる。また、グラフェン接合体は極めて薄い被膜であるため、グラフェン接合体がノズルヘッドを被覆してもノズルヘッドの形状は変わらず、洗浄ノズルを組み立てる際の障害にはならない。
なお、液体を噴射させるノズルは、温水洗浄便座に用いる洗浄ノズルに限られることはない。液晶表示パネルの製造工程において用いるフォトレジスト液を吐出するノズルでも、あるいは他の液体を噴射するノズルでもよい。ノズルの表面にグラフェン接合体からなる極薄い被膜を形成することによって、ノズルの表面は優れた撥水性を持つことになる。
【０１３７】  グラフェンを用いて新たな性質を付与する工業製品の製造の第二実施例
グラフェンを用いて工業製品に新たな性質を付与する工業製品を製造する第二実施例は、工業製品に耐摩耗性を付与する実施例である。
グラフェンのヤング率は１０２０ＧＰａと非常に大きな値を持つ。この値はダイアモンドのヤング率１０５０ＧＰａに近い。さらに、剪断弾性率も４４０ＧＰａという極めて大きな数値を持つ。このように、グラフェンは壊れにくい物質である。このようなグラフェンを金属微粒子同士ないしは複合金属微粒子同士の金属結合によって、グラフェン接合体を製造する。こうしたグラフェン接合体が莫大な数として工業製品に磁気吸着、ないしは、被覆した工業製品に応力が加わると、グラフェン接合体の表面に担持された莫大な数の金属微粒子ないしは複合金属微粒子のうち極少数の微粒子が応力を受ける。この応力が過大である場合は、微粒子がグラフェン接合体から剥ぎ落ちる。こうした過大の応力が継続して加わると、グラフェン接合体の表面はグラフェンが剥き出しになった状態になり、工業製品の表面は前記したグラフェンの機械的強度を有する表面になる。いっぽう、グラフェンが大量の金属微粒子ないしは複合金属微粒子の金属結合で接合してグラフェン接合体が生成されるため、グラフェン接合体の内部には、莫大な数のグラフェンが金属微粒子ないしは複合金属微粒子の金属結合によって接合されている。こうしたグラフェン接合体の表面に直接、応力が加わると、この応力はグラフェン接合体の表面から、莫大な数の金属微粒子ないしは複合金属微粒子を介して莫大な数のグラフェンに分散される。この結果、グラフェンの接合に係わる金属微粒子ないしは複合金属微粒子に加わる応力が著しく低減され、グラフェンの接合は破壊されず、これによって、グラフェン接合体は破壊されない。つまり、グラフェンは優れた機械的強度を有する物質であるが、極微細な物質であるため、グラフェンを直接、工業製品に接合させることは困難である。このため、大量のグラフェンが莫大な数の金属微粒子ないしは複合金属微粒子の金属結合によって接合したグラフェン接合体を、工業製品に磁気吸着ないしは被覆させた。グラフェン接合体に直接加わった応力は、莫大な数の金属微粒子ないしは複合金属微粒子を介して、莫大な数のグラフェンに分散され、グラフェン接合体の破壊は回避される。このようなグラフェン接合体が磁気吸着した、ないしは、グラフェン接合体で被覆された工業製品の表面は、優れた耐摩耗性を有する。
本実施例の第一の事例は、グラフェン接合体を工業製品に磁気吸着させ、これによって、耐摩耗性が付与される工業製品を製造する事例であって、このような工業製品の好適な事例として、光ディスクの製造に用いるスタンパーがある。光ディスク用のスタンパーは、成形時に高温のポリカーボネート樹脂と接触して熱膨張する。このため光ディスクの基板を成形する際に、スタンパーは膨張と収縮を繰り返す。これによって、スタンパーは金型と摩擦を起こし、スタンパーの裏面の一部が削られる。削られたスタンパー成分のニッケル粉が他の場所に移動し、成形中の圧力によってスタンパーが変形する。この結果、成形される基板の形状が正規の形状から外れ、スタンパーの寿命を短くするという課題があった。スタンバーは、記録したビットの表面にニッケルの薄膜がスパッタリングで形成されているので強磁性の性質を持つ。これによって、ビットが形成された表面に、鉄微粒子が担持したグラフェン接合体が磁気吸着し、磁気吸着したグラフェン接合体によって前記した耐摩耗性が付与される。スタンパーにグラフェン接合体を磁気吸着させる製造工程は、図３３に図示したメタルマスク版にグラフェン接合体を磁気吸着させる製造工程と同様である。磁気吸着したグラフェン接合体は、前記のようにスタンパーに耐摩耗性を付与し、このスタンパーは半永久的に使用できる。
本実施例の第二の事例は、グラフェン接合体を工業製品の表面に被覆させ、これによって、耐摩耗性が付与される工業製品を製造する事例であって、このような工業製品の好適な事例として、電気・電子部品のコネクタ、電気機械式小型リレー、プリント配線板、ブレーカーなどに用いられている電気接点がある。電気接点は、展性や電気導電性に優れる銅や銅合金などの金属部材に金属の拡散防止や耐久性向上のためにニッケル（Ｎｉ）もしくはＮｉ合金下地メッキを行い、その上に電気導電性と耐食性にすぐれる銀（Ａｇ）メッキを行った材料からなるものがある。しかしながら、Ｎｉメッキ上にＡｇメッキを行った材料では、実装リフロー時や樹脂溶着などにより熱がかかるとＡｇとＮｉ間の密着力が低下する。また、硬質Ａｇメッキや硬質Ａｕの処理を施した電気接点材では、無光沢Ａｇ材やＡｕ材よりは摩耗が少ないものの、高い荷重が印加される摺動が行われる箇所に用いるとすぐに消耗し、基材が露出して酸化や腐食を生じて接点材の導通不良を起こす。このように、電気接点の多くの問題はメッキ層に関わる問題であって、メッキ層が下地金属に積層してメッキ層が形成されるため、メッキ層と下地金属との結合力はアンカー効果による弱い結合力である。
電気接点に被膜として形成するグラフェン接合体は、１３６段落で説明した洗浄ノズを被覆するグラフェン接合体と同様であって、１２７段落で記載したグラフェン接合体の製造の第二実施例で製造するグラフェン接合体を被覆させる。従って、図３３で図示したメタルマスク版にグラフェン接合体を磁気吸着させる製造工程において、Ｓ１９１工程においては、１２７段落で説明したようにオクチル酸鉄とオクチル酸銅とをメタノールに分散させる。Ｓ１９４工程においては、オクチル酸鉄とオクチル酸銅との混合物がグラフェンに吸着したグラフェンを電気接点に吸着させる。さらに、Ｓ１９７工程に相当する工程では、２６０℃でオクチル酸鉄を熱分解して、鉄微粒子によってグラフェン接合体を生成し、このグラフェン接合体が電気接点を被覆する。さらに、２９０℃でオクチル酸銅を熱分解し、電気接点を被覆したグラフェン接合体の表面に担持された鉄微粒子の表層に銅が析出し、鉄と銅とからなる複合金属微粒子がグラフェン接合体の表面に形成する。なお、Ｓ１９７工程に相当する工程では、オクチル酸鉄の熱分解が完了した時点で、オクチル酸鉄の熱分解で分離生成された有機物の全てが昇華する。この際、新生金属である鉄が、電気接点の下地金属である銅や銅合金と金属結合する。これによって、グラフェン接合体と下地金属との結合力が著しく増大する、と共に、グラフェン接合体からなる被膜によって前記した耐摩耗性が付与される。この被膜は、鉄の融点に近い温度にならない限り、グラフェン接合体が下地金属から剥離することはない。さらに、電気接点はグラフェン接合体の被膜を介して他の部材との電気的接合が図られるので、電気接点の下地金属が他の金属と直接接触することはなく、下地金属の拡散は起こらない。また、導電性であるグラフェン接合体はごく薄い被膜として形成されるため、グラフェン接合体が形成する電気抵抗は小さい。なお、グラフェン接合体からなる被膜の形成は、グラフェンに吸着した金属を析出する原料を大気中で熱処理するだけであるため、被膜を形成する費用は、様々な工程からなるメッキ処理の費用に比べて安価で済む。このように、グラフェン接合体の被膜によって電気接点の下地金属を被覆する方法は、耐摩耗性の向上のみならず多くの利点がある。
【０１３８】  グラフェンを用いて新たな性質を付与する工業製品の製造の第三実施例
グラフェンを用いて工業製品に新たな性質を付与する工業製品を製造する第三実施例は、工業製品に潤滑性を付与する実施例である。
グラフェン接合体は、ナノレベルの大きさの金属微粒子ないしは複合金属微粒子が莫大な数として離散的に表面に担持されているので、グラフェン接合体の表面はナノレベルの凹凸を持つ。このため、グラフェン接合体が磁気吸着した、ないしは、グラフェン接合体で被覆された工業製品の表面は、莫大な数のナノレベルの凹凸が形成され、いわゆる鏡面仕上げの平坦度より２桁近く平坦度が優れる。これによって、優れた潤滑性が付与される。例えば、工業製品が摺動部品ないしは被摺動部品であれば、摺動部ないしは被摺動部に磁気吸着したグラフェン接合体、ないしは、被覆したグラフェン接合体は、相手部材と複数の接触点からなる点接触に近い状態で接触する。これによって、接触面積が激減され、摺動時における摩擦力は著しく低減する。この結果、摺動時における摩耗が著しく低減すると共に、異音の発生や摩擦熱の発生など摺動に係わる多くの問題点が同時に払拭できる。
本実施例における工業製品は、軸受、歯車、ギアなどの摺動部品ないしは被摺動部品が好適である。従来は、非晶質炭素材料や粉末合金材料からなる焼結体や熱可塑性樹脂の成形体などからなる摺動部品ないしは被摺動部品の摺動部ないしは被摺動部に、フッ素樹脂やフッ素樹脂の複合材やダイアモンドライクカーボンなどの摺動材料を使用している。フッ素樹脂やフッ素樹脂の複合材からなる摺動材料は、耐摩耗性が十分でなく耐久性に劣る。また、ダイアモンドライクカーボンは、表面の平坦度をサブミクロンレベルに上げることができず、摩擦力が大きく、相手部材を摩耗させるのみならず、摩擦熱および異音を発生する。このように摺動上の問題をもたらす根本的な要因は、摺動部における摩擦力に集約される。つまり、摺動時に発生する摩擦力を激減させることで、摺動に係わる多くの問題が同時に解決できる。しかしながら、従来の加工法では、摺動部の表面をナノレベルの平坦度に加工することは困難で、鏡面仕上げによるサブミクロンの平坦度が限度である。従って、摺動材料を変えても、摺動部の摩擦力は大きく変わらず、摺動に係わる根本的な問題の解決にはならない。
摺動部品ないしは被摺動部品の表面にグラフェン接合体を磁気吸着、ないしは、被覆させる製造方法は、摺動部品ないしは被摺動部品が磁性を持つ場合は、図３３に図示したグラフェン接合体をメタルマスク版に磁気吸着させる製造方法と同様である。摺動部品ないしは被摺動部品が磁性をもたない場合は、図３３に図示したＳ１９７工程において、グラフェン接合体が摺動部品ないしは被摺動部品の表面を被覆する。こうして、摺動部ないしは被摺動部の表面をナノレベルの凹凸からなる平坦度とすることで、優れた潤滑性が付与される。この結果、相手部材と複数の接触点からなる点接触に近い状態で接触し、摺動時における摩擦力が激減する。なお、摺動部品ないしは被摺動部品の形状は、その用途に応じて種々の形態とすることができ、平板状、凸状、窪み状、円筒状又は円管状であって円筒の外表面に摺動部を有するもの、円管状であってその内部の表面に摺動部を有するものなど種々の形状が挙げられる。これら摺動部品ないしは被摺動部品のいずれの表面にも、微細な物質であるグラフェン接合体が磁気吸着し、ないしはごく薄い被膜を形成する。
【０１３９】  グラフェンを用いて新たな性質を付与する工業製品の製造の第四実施例
グラフェンを用いて工業製品に新たな性質を付与する工業製品を製造する第四実施例は、耐摩耗性と潤滑性とを同時に工業製品に付与する工業製品を製造する実施例である。
本実施例は、複合金属微粒子ないしは複合微粒子が表面に担持したグラフェン接合体を工業製品に被覆させる実施例であって、これによって、工業製品に複合金属微粒子ないしは複合微粒子の性質を付与することができ、複合金属微粒子ないしは複合微粒子の表層を構成する物質に応じて、工業製品に付与される性質が変わる。
本実施例の第一の事例は、グラフェン接合体の表面に担持される複合微粒子の表層を酸化アルミニウムで構成し、このグラフェン接合体を工業製品に被覆させ、耐摩耗性と潤滑性とを同時に付与する工業製品を製造する実施例である。すなわち、前記の１３０段落におけるグラフェン接合体の製造の第五実施例に準じて製造するグラフェン接合体を、工業製品の表面に被覆する。ここで、本実施例の製造方法を、１３６段落で説明したメタルマスク版にグラフェン接合体を磁気吸着させる製造工程である図３３に図示した製造工程に準じて説明する。本事例では、銅と鉄とからなる複合金属微粒子の金属結合によってグラフェン接合体を生成するため、Ｓ１９１工程に相当する工程では、１３０段落で説明したオクチル酸銅とラウリン酸鉄とをメタノールに分散させる。Ｓ１９２工程においては、このメタノール分散液とグラフェンの集まりとを混合する。Ｓ１９３工程においては、混合液を撹拌して懸濁液を作成する。Ｓ１９４工程においては、分散溶媒であるメタノールを気化させ、オクチル酸銅とラウリン酸鉄とをグラフェンの表面に吸着させる。Ｓ１９５工程においては、グラフェンと工業製品とを水に分散させる。Ｓ１９６工程において水を蒸発させ、工業製品にグラフェンを吸着させる。Ｓ１９７工程において工業製品を大気雰囲気で熱処理するが、最初に２９０℃でオクチル酸銅を熱分解し、グラフェンの表面に銅微粒子を担持させ、次に３３０℃でラウリン酸鉄を熱分解し、銅微粒子の表面に鉄を析出させて複合金属微粒子を生成し、この複合金属微粒子の金属結合でグラフェン接合体を生成する。この際、生成されたグラフェン接合体は、工業製品の表面を覆う（Ｓ１９８工程）。さらに、図３３に図示した製造工程にはない酸化アルミニウムを析出させる次の４つの工程を追加する。つまり、１３０段落で説明したように、ヒドロキシ錯体をメタノールに分散する（Ｓ１９９工程に相当する）。さらに、このメタノール分散液を工業製品が存在する容器に充填する（Ｓ２００工程に相当する）。次に、大気雰囲気で熱処理する。最初に７０℃でメタノールを気化させると、工業製品の表面にヒドロキシ錯体が吸着する（Ｓ２０１工程に相当する）。さらに、２７０℃で熱処理すると、ヒドロキシ錯体が熱分解して酸化アルミニウムが析出するが、酸化アルミニウムは、工業製品の表面を被覆したグラフェン接合体に析出する。この際、グラフェン接合体の表面に担持された複合金属微粒子の表層に酸化アルミニウムが析出し、複合微粒子を形成する（Ｓ２０２工程に相当する）。こうして、工業製品は、複合微粒子が表面に担持されたグラフェン接合体によって覆われ、ナノレベルの平坦度が形成される。
工業製品を被覆したグラフェン接合体によって、耐摩耗性と潤滑性とが同時に付与される工業製品の第一の事例として、摺動部品ないしは被摺動部品が挙げられる。この摺動部品ないしは被摺動部品は、前記の１３８段落で記載した摺動部品ないしは被摺動部品より、摺動部ないしは被摺動部により大きな荷重が発生しても、グラフェン接合体の被膜によって摺動部ないしは被摺動部に潤滑性が付与されると同時に、複合微粒子の表層を構成する酸化アルミニウムの作用によって、優れた耐摩耗性が付与される。このような摺動部品として、摺動部品と被摺動部品との双方が、金属ないしは合金から構成される軸受、歯車、ギア、スプール、プランジャー、ピストン、ローターなどの様々な機構部品が挙げられる。
さらに、耐摩耗性と潤滑性とが同時に付与される工業製品の第二の事例として、プリンターやファクシミリ等における印字ヘッドとして使用されるサーマルヘッドの保護膜と、磁気記録媒体に摺動して情報の磁気記録または再生を行なう磁気ヘッドの保護膜がある。サーマルヘッドについては、グラフェン接合体からなる保護膜は、前記した摺動部品ないしは被摺動部品における耐摩耗性と潤滑性のみならず、ナノレベルの凹凸によって表面が形成されるため１３６段落に記載した撥水性の機能が付与され、感熱記録紙や感熱紙の発色剤が保護膜に付着しない。また、グラフェン接合体が金属より熱伝導性に優れ、かつ、ごく薄い被膜として形成されるため、保護膜の熱応答性が優れ、高速印字においても印字が薄れることはない。さらに、グラフェン接合体は平坦度が極めて高い極薄い被膜からなるため、高速印字に対する追従性に優れる。磁気ヘッドについては、グラフェン接合体からなる保護膜は、複合微粒子の表層を構成する酸化アルミニウムの作用による耐摩耗性のみならず、１３８段落で記載したように、グラフェン接合体は相手部材と複数の接触点からなる点接触に近い接触形態で接触するため潤滑性を有し、記録媒体に対し損傷を与えないという効果も得られる。さらに、グラフェン接合体は平坦度が極めて高い極薄い被膜からなるため、高速磁気記録に対する優れた追従性が得られる。
本実施例の第二の事例は、グラフェン接合体の表面に担持される複合金属微粒子の表層を白金で構成し、このグラフェン接合体を工業製品に被覆させることで、新たに耐摩耗性と潤滑性と共に、耐食性を同時に工業製品に付与することができる。すなわち、前記の１３１段落におけるグラフェン接合体の製造の第六実施例に準じて製造するグラフェン接合体を、工業製品の表面に被覆する。ここで、このグラフェン接合体によって工業製品を被覆する製造方法を、１３６段落で説明したメタルマスク版にグラフェン接合体を磁気吸着させる製造工程である図３３に図示した製造工程に準じて説明する。本事例では、鉄微粒子の金属結合でグラフェン接合体を生成した後に、グラフェン接合体の表面に担持された鉄微粒子の表層に白金を析出させ、鉄と白金とからなる複合金属微粒子を形成する。従って、鉄微粒子同士の金属結合でグラフェン接合体を生成し、このグラフェン接合体が工業製品を被覆するＳ１９８工程までは、メタルマスク版にグラフェン接合体を磁気吸着させる製造工程と同様である。この後、図３３に図示した製造工程にはない白金を析出させる次の４つの工程を追加する。つまり、１３１段落で説明したように、ヘキサクロロ白金（ＩＶ）酸アンモニウムをメタノールに分散する（Ｓ１９９工程に相当する）。ただし、析出する白金の量を鉄微粒子の量の１／１０とするため、メタノール分散液における白金の重量割合が０．２５重量％とする。次に、このメタノール分散液を工業製品が存在する容器に充填する（Ｓ２００工程に相当する）。さらに、アンモニア雰囲気で熱処理する。最初に７０℃でメタノールを気化させると、工業製品の表面にヘキサクロロ白金（ＩＶ）酸アンモニウムが吸着する（Ｓ２０１工程に相当する）。次に、２００℃において、ヘキサクロロ白金（ＩＶ）酸アンモニウムを還元し、グラフェン接合体に白金を析出させる。この際、グラフェン接合体の表面に担持された鉄微粒子が核となって、鉄微粒子の表層に白金が析出して複合微粒子を形成する（Ｓ２０２工程に相当する）。こうして、工業製品は、白金が表層をなす複合金属微粒子が表面に担持されたグラフェン接合体によって覆われる。
このようなグラフェン接合体を工業製品に被覆させる好適な事例として、１３７段落で記載した電気接点が挙げられる。１３７段落で記載した電気接点に形成したグラフェン接合体の被膜に比べ、複合金属微粒子の表層が白金で構成されたグラフェン接合体で電気接点が被覆されるため、耐摩耗性と潤滑性に加え、耐食性を同時に付与することができる。
【０１４０】  グラフェンを用いて新たな性質を付与する工業製品の製造の第五実施例
グラフェンを用いて工業製品に新たな性質を付与する工業製品を製造する第五実施例は、工業製品に触媒作用を付与する実施例である。
微細な線径からなる強磁性の線材を編んで製造されるスクリーンメッシュに、磁性を有する複合金属微粒子が表面に担持されたグラフェン接合体を磁気吸着させることによって、スクリーンメッシュは複合金属微粒子の性質を発揮する。本実施例は、複合金属微粒子の表層を、触媒作用を有する金属ないしは合金で構成し、スクリーンメッシュに触媒作用を付与する実施例である。複合金属微粒子は、体積に対する表面積の比率である比表面積が大きいため、効率のよい触媒作用を発揮する。また、グラフェン接合体はアスペクト比が極めて大きい扁平な物質であるため、表面に離散的に担持させた莫大な数の複合金属微粒子の全てを外界にさらして、触媒作用を発揮させることができる。さらに、平面状の工業製品であるスクリーンメッシュに、莫大な数からなるグラフェン接合体を磁気吸着させ、全てのグラフェン接合体を外界にさらして、触媒作用を発揮させることができる。このような極めて触媒作用の効率が高いスクリーンメッシュは、固体高分子形燃料電池におけるアノード触媒およびカソード触媒として用いることができる。
本実施例の製造工程を図３４に示す。スクリーンメッシュとして、線径が１８μｍで、開口率が４０％で、紗厚が１５μｍで、材質がニッケルからなるスクリーンメッシュ（メッシュ株式会社のαメッシュ５Ｓ−２４２４の該当品）を用意する（Ｓ２００工程）。次に、オクチル酸鉄のメタノール分散液における分散濃度が、鉄の重量割合で２重量％になるようにオクチル酸鉄をメタノールに分散する（Ｓ２０１工程）。さらに、１２４段落で説明した製法で製造したグラフェンの集まり１００ｇを、オクチル酸鉄のメタノール分散液６００ｇに混合する（Ｓ２０２工程）。次に、マグネチックスターラーを用いて攪拌し、グラフェンが分散された懸濁液を作る（Ｓ２０３工程）。この懸濁液を７０℃に昇温してメタノールを蒸発させ、オクチル酸鉄をグラフェンに吸着させる（Ｓ２０４工程）。この後、グラフェンの集まりと複数のスクリーンメッシュとを容器に入れ、オクチル酸鉄が分散しにくい水を混合して撹拌する（Ｓ２０５工程）。この後、容器を１００℃に昇温して水を蒸発させ、スクリーンメッシュにグラフェンを吸着させる（Ｓ２０６工程）。さらに、スクリーンメッシュを容器から取り出し、大気雰囲気でオクチル酸鉄が熱分解する２６０℃まで昇温する（Ｓ２０７工程）。オクチル酸鉄の熱分解によって鉄微粒子が析出し、鉄微粒子同士の金属結合でグラフェン接合体が生成され、このグラフェン接合体がスクリーンメッシュに磁気吸着する（Ｓ２０８工程）。
さらに、ヘキサクロロ白金（ＩＶ）酸アンモニウムをメタノールに分散する（Ｓ２０９工程）。分散濃度は、分散液における白金の重量割合が０．０５重量％とする。次に、ヘキサクロロ白金（ＩＶ）酸アンモニウムのメタノール分散液が入った容器に、グラフェン接合体が磁気吸着したスクリーンメッシュを浸漬する（Ｓ２１０工程）。この後、容器を７０℃に昇温してメタノールを蒸発させ、グラフェン接合体の表面にヘキサクロロ白金（ＩＶ）酸アンモニウムを吸着させる（Ｓ２１１工程）。容器からスクリーンメッシュを取り出し、２００℃のアンモニアガスの雰囲気で還元する（Ｓ２１２工程）。これによって、ヘキサクロロ白金（ＩＶ）酸アンモニウムが還元し、グラフェン接合体の表面に担持された鉄微粒子の表層に白金が析出する（Ｓ２１３工程）。こうして、スクリーンメッシュに、鉄と白金とからなる複合金属微粒子が表面に担持されたグラフェン接合体が磁気吸着し、スクリーンメッシュは触媒作用を持つ。
以上に説明した触媒作用を持つ複合金属微粒子は一例である。１３２段落に記載した鉄と白金ルテニウム合金とからなる複合金属微粒子、１３３段落に記載した鉄と白金コバルト合金とからなる複合金属微粒子、あるいは１３４段落に記載した鉄とパラジウムコバルト合金とからなる複合金属微粒子でもよい。また、グラフェン接合体を磁気吸着させる相手は、スクリーンメッシュに限定されるものではない。工業製品が強磁性の性質を持てば、グラフェン接合体が工業製品に磁気吸着し、工業製品はグラフェン接合体の表面に担持された複合金属微粒子の性質を発揮する。
【０１４１】  グラフェンを用いて新たな性質を付与する工業製品の製造の六実施例
グラフェンを用いて工業製品に新たな性質を付与する工業製品を製造する第六実施例は、スクリーンメッシュに触媒作用とプロトンの伝導作用とを兼備させて、固体高分子形燃料電池における燃料極と空気極を製造する実施例である。
１４０段落で説明したスクリーンメッシュは、グラフェン接合体が磁気吸着し、このグラフェン接合体の表面に担持された複合金属微粒子によって触媒作用を発揮する。このスクリーンメッシュにプロトンが伝導する高分子電解質材料を吸着させた第一の付加要素と、スクリーンメッシュに磁気吸着したグラフェン接合体の表面にプロトンが伝導する高分子電解質材料を吸着させた第二の付加要素を兼備させることで、スクリーンメッシュは、固体高分子形燃料電池における燃料極ないしは空気極として用いることができる。これによって、スクリーンメッシュからなる燃料極、固体高分子電解質膜、スクリーンメッシュからなる空気極を順番に重ねて圧着して一体化すると、固体高分子形燃料電池の基本ユニットであるＭＥＡと呼ばれる膜／電極接合体（Ｍｅｍｂｒａｎｅ  Ｅｌｅｃｔｒｏｄｅ  Ａｓｓｅｍｂｌｙ）が製造できる。
ここで、固体高分子形燃料電池の基本構成について説明する。図３５に燃料電池の基本構成を示す。アノード極に該当する燃料極（Ｆ）、固体高分子膜（Ｅ）、カソード極に該当する空気極（Ａ）を圧着させて一体化した前記した膜／電極接合体と呼ばれる基本ユニットを、反応ガスである燃料（Ｆｕ）と空気（Ａｉ）とが供給される流路が彫り込まれたリブ付きセパレータ（Ｓ）（あるいはバイポーラプレート）と呼ばれる導電板で挟み、燃料電池の基本単位である単セル（シングルセル）を構成する。この単セルを積層して直列接続し、燃料電池の本体であるセル積層体（セルスタック）を構成する。
６８段落で説明したように、アノード極に該当する燃料極（Ｆ）では、供給された水素やメタノールなどの燃料（Ｆｕ）を分解してプロトン（水素イオン、Ｈ＋）と電子とを生成する。この後、プロトンは電解質膜（Ｅ）に、電子は導線を通って空気極（Ａ）へと移動する。空気極（Ａ）では、固体高分子膜（Ｅ）から移動して来たプロトンと、導線から移動して来た電子が空気中の酸素と反応して水を生成する。このように、固体高分子膜（Ｅ）は、燃料極（Ｆ）で生成したプロトンを空気極（Ｋ）へ移動させる機能を担う。プロトンの伝導性の高さと安定性から、ナフィオン（Ｎａｆｉｏｎ、アメリカのデュポン社の商標）、フレミオン（Ｆｌｅｍｉｏｎ、旭硝子株式会社の商標）、アシプレックス（Ａｃｉｐｌｅｘ、旭化成株式会社の商標）などのスルホン酸基を持ったフッ素系ポリマーであるパーフルオロスルホン酸とカーボンとの重合体が用いられている。この高分子膜内において、プロトンは水和されてスルホン酸基上を移動する。
また、従来技術における燃料極と空気極とは、ガス拡散層（Ｇ）と触媒層（Ｃ）とが積層された構造から構成される。ガス拡散層（Ｇ）は、燃料極（Ｆ）の触媒層（Ｓ）に燃料（Ｆｕ）を供給し、ないしは、空気極（Ａ）の触媒層（Ｓ）に空気（Ａｉ）を供給するために、莫大な数の細孔を持つ。また、ガス拡散層（Ｇ）は、燃料極（Ｆ）の触媒層（Ｓ）で生成された電子を導線に伝え、さらに導線を伝わってきた電子を空気極（Ａ）の触媒層（Ｓ）に伝えるために導電性が必要になる。これら２つの機能を有する従来技術におけるガス拡散層（Ｇ）は、カーボンペーパーやカーボンクロスからなる織布ないしは不織布で構成されている。また、従来技術における触媒層（Ｓ）は、アセチレンブラックやケッチェンブラックなどからなるカーボンブラックの粉末粒子の表面に、白金族の金属あるいは白金族の金属からなる合金を微粒子として結合させ、このカーボンブラックの集合体から構成されている。さらに、触媒層（Ｓ）は、燃料極（Ｆ）の触媒で生成されたプロトンを固体高分子膜（Ｅ）に伝導し、ないしは、固体高分子膜（Ｅ）に伝達したプロトンを空気極の触媒に伝導するため、アイオノマーと呼ばれる固体高分子膜と同種の材料を、前記したカーボンブラックの集合体に吸着させた構造になっている。
以上に説明した固体高分子形燃料電池における従来技術の燃料極および空気極を構成するガス拡散層と触媒層とは、次の３つの問題点を持つ。第一の問題点は、ガス拡散層の構造にある。ガス拡散層を、カーボンペーパーやカーボンクロスの織布ないしは不織布によって構成し、触媒層に燃料ないしは空気を供給する莫大な数の細孔を有する構造としたため、燃料ないしは空気が細孔を通過する際の抵抗分を必ず有する。これによって、燃料極での酸化反応と空気極での還元反応とにおける反応効率が低下し、発生する電圧が低下する。この抵抗分を小さくするために細孔の開口率を上げる、ないしは厚みを薄くすると、カーボンペーパーやカーボンクロスの織布ないしは不織布の機械的強度が低下し、燃料極および空気極を圧着させて膜／電極接合体を製造することが困難になる。さらに、触媒層をガス拡散層に積層させる構造であるため、触媒層がガス拡散層と直接接触する部分が形成され、これによって、燃料ないしは空気と接触しない触媒微粒子が形成される。この触媒微粒子は、触媒作用が発揮できなくなる。
第二の問題点は、触媒層の構造にある。触媒層は、触媒作用を有する微粒子を、カーボンブラックの表面に結合させ、このカーボンブラックの集合体によって触媒層を形成している。このため、カーボンブラックの表面に担持された金属微粒子あるいは合金微粒子の多くが、隣接するカーボンブラック粒子と接触し、あるいは、隣接するカーボンブラック粒子との間隙に埋もれる。これによって、触媒作用を有する微粒子の多くが燃料ないしは空気にさらされず、触媒作用が発揮できなくなる。つまり、触媒層がカーボブラックのような粉末粒子の集合体で構成せず、面を有する２次元的な物質の表面に触媒作用を有する微粒子が結合される構造で構成すれば、全ての微粒子は外界にさらされるので触媒作用が発揮できる。さらに、カーボンブラックの粉末粒子の集合体からなる触媒層に、アイオノマーを吸着させる構造であるため、カーボンブラックの表面に結合された触媒微粒子の一部が、アイオノマーが過剰となった層に埋もれ、触媒作用を発揮することができなくなる。これらが要因になって、燃料極での酸化反応と空気極での還元反応における反応効率が低下し、発生する電圧が低下する。さらに、触媒層の表面をプロトンが移動できるようにするために、触媒の微粒子を結合させた後に、カーボンブラック粒子の表面に保水処理を行なっている。この保水処理は、燃料電池の製造コストを上昇させる一因になる。
第三に、前記したガス拡散層および触媒層が有する問題点から、高価な原料から製造される触媒微粒子の多くが、触媒作用を発揮できないという致命的な問題をもたらす。このため、触媒層の厚みと面積とを必要以上に拡大させ、必要となる触媒作用を確保している。この結果、触媒層の製造コストが著しく高くなり、燃料電池の製造コストを押し上げる。
以上に説明した従来技術がもつ３つの問題点は、次の２つの要因に集約される。第一は、ガス拡散層の存在である。固体高分子膜の耐熱性の制約によって、固体高分子膜に触媒となる金属微粒子あるいは合金微粒子を結合する事が出来ないので、触媒層を固体高分子膜と切り離して別個に形成せざるを得ない。いっぽう、ガス拡散層に電子の導電性を持たせ、触媒層にプロトンの伝導性を持たせる考えに基づいて、ガス拡散層と触媒層とを分離した。つまり、電子の導電性とプロトンの伝導性と触媒作用とを兼備する部品の構成を考えるに至らなかった。このため、触媒層にガスないしは燃料を導入するガス拡散層を積層させた。
第二の要因は、触媒層をカーボンブラックという粉末粒子の集合体から形成させたことである。カーボンブラックが粒子であるがゆえに、その表面に結合した金属微粒子あるいは合金微粒子の多くが、カーボンブラック同士が隣接する間隙に埋もれ、あるいは隣接するカーボンブラック粒子と接触し、燃料ないしは空気にさらされることができず、触媒としての作用が発揮できない。さらに、カーボンブラックの集合体にアイオノマーを吸着させたため、カーボンブラックの表面の多くが過剰なアイオノマーの層に埋もれてしまう。この結果、多くの触媒微粒子が、燃料ないしは空気にさらされることができない。つまり、面からなる２次元的な部材の表面に触媒微粒子を離散的に担持させ、これによって触媒層を構成することを考えるに至らなかった。このため、触媒層をカーボンブラックの粒子の集合体から形成させた。
本実施例では、前記した従来技術の問題点を次の２つの考えによって解決した。第一の考えは、ガス拡散層を排除した。第二の考えは、触媒作用を発揮する微粒子を面からなる部材の表面に離散的に担持させ、さらに面からなる部材を平面状の部材に吸着させた。これらによって、触媒粒子の効率が飛躍的に向上する。これら２つの考えに基づいて燃料極ないしは空気極を実現するには、燃料極ないしは空気極は、触媒作用を発揮する機能、電子が移動する機能、プロトンが伝導する機能からなる３つの機能を兼備することが必須になる。本実施例では、これら３つの機能を兼備する部材をスクリーンメッシュとして実現させた。つまり、下記の５つの処置によって、前記の３つの機能をスクリーンメッシュに兼備させた。第一に、導電性であるスクリーンメッシュの表面にアイオノマーを吸着させ、スクリーンメッシュに電子の移動経路とプロトンの伝導経路との機能を兼備させた。第二に、触媒作用をもたらす金属微粒子あるいは合金微粒子を、極めて扁平な物質であり導電性のグラフェン接合体の表面に離散的に担持させた。これによって、グラフェン接合体は、触媒作用を発揮する機能と電子が移動する機能を兼備する。第三に、グラフェン接合体にアイオノマーを吸着させ、電子が移動する機能とプロトンが伝導する機能を兼備させた。第四に、触媒作用をもたらす金属微粒子あるいは合金微粒子の表面にアイオノマーを吸着させ、触媒作用とプロトンの伝導作用と電子の移動作用との三つの機能を金属微粒子あるいは合金微粒子に兼備させた。第五に、スクリーンメッシュの両面に、前記したグラフェン接合体を磁気吸着させた。この結果、グラフェン接合体が磁気吸着したスクリーンメッシュは、前記した３つの機能を兼備することができる。
なお、グラフェンは、カーボンペーパーやカーボンクロスより黒鉛の結晶化が進んでいるため、電気抵抗はカーボンペーパーやカーボンクロスより小さい。このため、グラフェンを金属微粒子ないしは複合金属微粒子の金属結合で接合したグラフェン接合体の電気抵抗は、カーボンペーパーやカーボンクロスの電気抵抗より小さい。さらに、カーボンペーパーやカーボンクロスは、２０００℃を超える還元雰囲気で焼成して黒鉛の結晶化を進めて導電性を高めるため、グラフェン及びグラフェン接合体に比べると、製造コストが極めて高く、燃料電池の製造コストを引き上げる要因になっている。
ここで、燃料極および空気極の製造方法を説明する。スクリーンメッシュとして、線径が１８μｍで、開口率が４０％で、紗厚が１５μｍで、材質がニッケルからなるスクリーンメッシュ（例えば、メッシュ株式会社のαメッシュ５Ｓ−２４２４の該当品）を用意する。なお、材質は、強磁性を有するニッケル合金やマルテンサイト系ないしはフェライト系のステンレススチールでもよい。次に、アイオノマーとなる固体電解質材料を用意する。アイオノマーの材料として、ナフィオン（米国デュポン社の登録商標）を５重量％で溶解させた希釈溶液（和光純薬工業製のＤＥ５２１ＣＳタイプ）を用意する。なお、ナフィオンに限らず、アシプレックス（旭化成工業の登録商標）の希釈溶解溶液（旭化成イーマテリアルズ製の溶液ＳＳ５００）、ないしはフレミオン（旭硝子の登録商標）をエタノールに５重量％で溶解した希釈溶液を用いることも出来る。さらに、１４０段落で説明した製造方法によって製造した触媒作用を有するスクリーンメッシュを用意する。前記したナフィオンの溶解溶液を容器に充填し、スクリーンメッシュをナフィオンの容器溶液に浸漬する。次に、マグネチックスターラーを１分間動作させる。この後、スクリーンメッシュを容器から引き上げ、８０℃に１分間さらしてナフィオンの溶解溶液の溶媒を蒸発させ、ナフィオンをスクリーンメッシュに吸着させる。このような極めて簡単な製造方法で燃料極および空気極が出来上がる。この燃料極ないしは空気極としてのスクリーンメッシュを、燃料極、固体電解質膜、空気極の順で積層し、１２５℃において１０ｋｇ／ｃｍ２の荷重を印加して圧着させ、膜／電極接合体を製造した。
前記した製造方法で製造した燃料極を構成するスクリーンメッシュの作用効果を説明する。スクリーンメッシュの表面に磁気吸着したグラフェン接合体は、その表面に担持された微粒子の触媒作用によって、燃料を酸化してプロトンと電子を生成する。また、スクリーンメッシュの裏面に磁気吸着したグラフェン接合体も、燃料がスクリーンメッシュを通過し、通過した燃料は裏面に担持された微粒子の触媒作用によって、燃料が酸化されてプロトンと電子を生成する。生成されたプロトンは、微粒子と接触するナフィオンの電解質膜に伝導し、さらに、グラフェン接合体の表面に吸着したナフィオンの電解質膜およびスクリーンメッシュの表面に吸着したナフィオンの電解質膜を伝導する。いっぽう、燃料極が固体電解質膜に直接圧着されているので、スクリーンメッシュの裏面に磁気吸着したグラフェン接合体の表面に担持された微粒子が固体電解質膜に直接接触する。これによって、グラフェン接合体とスクリーンメッシュとに伝達したプロトンは、微粒子の表層を介して固体電解質膜に伝導する。このように、燃料極がスクリーンメッシュで構成されるため、燃料が触媒作用を発揮する微粒子に直接接触する。さらに、微粒子がグラフェン接合体の表面に離散的に担持されているため、全ての微粒子の表層が触媒作用を発揮する。さらに、生成されたプロトンの第一の伝導経路が触媒作用を持つ微粒子の表層に形成され、第二の伝導経路がグラフェン接合体の表面に形成され、第三の伝導経路がスクリーンメッシュの表面に形成され、第一の伝導経路から第三の伝導経路が連通しているため、プロトンの伝導性を阻害する要因が全くない。これらの作用効果によって、触媒作用の効率が飛躍的に向上し、プロトンと電子とを生成する阻害要因とプロトンが移動する阻害要因がないため、燃料電池の発生電圧を低下させる障害がなくなる。
いっぽう、燃料極で生成された電子は、金属微粒子ないしは合金微粒子からグラフェン接合体に移動し、さらに、グラフェン接合体が磁気吸着したスクリーンメッシュに移動し、スクリーンメッシュから導線に移動する。従って、電子の伝達経路についても阻害する要因はない。つまり、触媒作用を発揮する微粒子が第一の電子の移動経路を、微粒子が担持されたグラフェン接合体が第二の電子の移動経路を、スクリーンメッシュが第三の電子の移動経路を、スクリーンメッシュが接合した導線が第四の電子の移動経路を形成し、第一の移動経路から第四の移動経路が電気的に導通している。これらの作用効果によって、生成された電子の移動を妨げる要因がないため、燃料電池の発電圧を低下させる障害がない。
次に、前記の製造方法で製造した空気極を構成するスクリーンメッシュの作用効果を説明する。スクリーンメッシュの裏面に磁気吸着したグラフェン接合体は、その表面に担持された金属微粒子ないしは合金微粒子が、固体電解質膜に直接圧着されるため、固体電解質膜から移動して来たプロトンが金属微粒子ないしは合金微粒子に移動する。また、導線から移動して来た電子がスクリーンメッシュ、グラフェン接合体、金属微粒子ないしは合金微粒子の順で移動する。この結果、金属微粒子ないしは合金微粒子の触媒作用によって、微粒子の近傍でプロトンと電子とが空気中の酸素と反応して水を生成する。また、スクリーンメッシュの表面に磁気吸着したグラフェン接合体についても、スクリーンメッシュから移動してきたプロトンと電子は、グラフェン接合体を移動して、金属微粒子ないしは合金微粒子に達し、微粒子の触媒作用によって、微粒子の近傍で空気中の酸素と反応して水を生成する。このように、空気極もスクリーンメッシュで構成されるため、空気が触媒作用をもたらす微粒子と直接接触する。さらに、触媒作用を持つ微粒子がグラフェン接合体の表面に離散的に担持されているため、全ての微粒子が触媒作用を発揮する。また、プロトンは、微粒子の表層、グラフェン接合体の表面及びスクリーンメッシュの表面に形成された電解質膜に連続して移動するため、プロトンの伝導性を阻害する要因はない。これらの作用効果によって、触媒作用の効率が飛躍的に上昇し、また、水が生成される阻害要因とプロトンと電子とが移動する阻害要因がないため、燃料電池の発生電圧を低下させる障害がなくなる。
また、導線を移動してきた電子は、スクリーンメッシュに移動し、スクリーンメッシュからグラフェン接合体に、さらに触媒作用を持つ微粒子に移動する。スクリーンメッシュとグラフェン接合体と微粒子とは電気的に導通している。従って、電子の導電性を阻害する要因は一切ない。つまり、導線が第一の導電経路を、導線が接合されたスクリーンメッシュが第二の電子の導電経路を、グラフェン接合体が第三の電子の導電経路を、触媒作用を持つ微粒子が第四の電子の導電経路を形成し、第一の導電経路から第四の導電経路までが電気的に導通している。これらの作用効果によって、電子の移動を妨げる要因がなく、燃料電池の発生電圧を低下させる障害がない。
さらに、触媒作用を有する金属微粒子ないしは合金微粒子の近傍で生成された水は、隣接する固体高分子膜およびスクリーンメッシュ、グラフェン接合体および微粒子の表面に形成された電解質膜に供給される。これによって、固体高分子膜およびスクリーンメッシュ、グラフェン接合体、微粒子の表面に形成された電解質膜は湿潤状態が保持でき、プロトンは水和されて固体電解質のスルホン酸基上を常時移動することができる。これらの作用効果によって、プロトンが移動する阻害要因がないため、燃料電池の発生電圧を低下させる障害がない。
以上に説明したスクリーンメッシュによって燃料極および空気極を製造する実施例は、要約すると次の５つの特徴を持つ。第一に、製造コストが高いガス拡散層がない。第二に、触媒作用を有する莫大な数からなる微粒子が、平面状の導電性物質であるグラフェン接合体に離散的に担持され、さらに、莫大な数のグラフェン接合体が平面状のスクリーンメッシュに磁気吸着するため、全ての微粒子が燃料および空気と直接接触して効率のよい触媒作用を発揮する。第三に、触媒作用を有する微粒子はプロトンを伝導する電解質の被膜と直接接触し、電子の移動機能とプロトンの伝導機能とを兼備する。第四に、導電性のグラフェン接合体が導電性のスクリーンメッシュに磁気吸着して電子が連続して移動する。第五に、プロトンが伝道する電解質が吸着したスクリーンメッシュは、電子の導電経路とプロトンの伝導経路とを兼備する。これらの特徴によって、燃料極および空気極における触媒作用の効率が飛躍的に向上し、プロトンの伝導と電子の移動を妨げる要因が全くなく、燃料電池における発生電圧を低下させる障害がないという画期的な作用効果をもたらす。これによって、燃料電池の製造コストが大幅に低減できるとともに、燃料電池の本体であるセル積層体が小型化できる。
【０１４２】  グラフェン接合体を用いて新たな機能が付与される工業製品を製造する第一実施例
本実施例は、磁性を持つ金属微粒子ないしは複合金属微粒子でグラフェンを接合してグラフェン接合体を製造すると共に、磁性を持つ金属微粒子ないしは複合金属微粒子が表面に担持されたグラフェン接合体を、圧着によって工業製品の表面ないしは工業製品の表装容器の表面に接合させ、工業製品の表面ないしは工業製品の表装容器の表面に微細な磁気マーカーを施す実施例である。なお、圧着するグラフェン接合体の形状は、新たに磁気マーカーを施す部位の形状に依存する。いっぽう、磁気マーカーを施す部位は様々な形状を有し一概に規定できない。このため、グラフェン接合体によって磁気マーカーを施す製造工程と、磁気マーカーによって得られる作用効果について下記に説明する。
本実施例の製造工程を図３６に示す。最初に、工業製品の表面あるいは工業製品の表装容器の表面に圧着するグラフェン接合体と圧着冶具とを用意する（Ｓ２２０工程）。本実施例で使用するグラフェン接合体は、１２７段落で説明したグラフェン接合体を製造する第二実施例で製造したグラフェン接合体を使用する。つまり、圧着冶具によってグラフェン接合体の表面全体に圧縮応力をかけると、表面に担持された莫大な数の複合金属微粒子に圧縮応力が加わり、複合金属粒子の表層をなす銅が変形すると共に工業製品の表面あるいは工業製品の表装容器の表面も変形し、これによって、グラフェン接合体が工業製品の表面あるいは工業製品の表装容器の表面に容易に接合する。圧着されたグラフェン接合体は、グラフェンの接合を担う鉄微粒子と表面の複合金属微粒子を構成する鉄とによって磁気を発生するので、磁気マーカーの機能を有する。いっぽう、使用するグラフェン接合体の形状は、グラフェン接合体を圧着させる工業製品あるいは工業製品の表装容器の部位に応じて決める。このため、予め決めたグラフェン接合体の形状を、グラフェンの懸濁液を充填する溝の形状に反映し、１２７段落で記載したグラフェン接合体を製造する実施例２に基づいてグラフェン接合体を製造する。次に、グラフェン接合体を圧着する工業製品の表面あるいは工業製品の表装容器の表面を洗浄する（Ｓ２２１工程）。この後、グラフェン接合体を圧着する部位に配置する（Ｓ２２２工程）。こうして、圧着冶具を用いてグラフェン接合体の表面全体に圧縮応力を印加させて、グラフェン接合体を工業製品の表面あるいは工業製品の表装容器の表面に圧着させる（Ｓ２２３工程）。
本実施例では、鉄と銅とからなる複合金属微粒子が表面に担持されたグラフェン接合体を用いたが、このグラフェン接合体に限定されることはない。つまり、展性に優れている金属で磁性を有する複合金属微粒子の表層を形成すればよい。また、工業製品の表面ないしは工業製品の表装容器の表面が、変形しやすい材質、例えば、合成樹脂や展性に優れた金属で構成される場合は、１２６段落に記載したグラフェン接合体を製造する第一実施例で製造したグラフェン接合体、ないしは１２９段落に記載したグラフェン接合体を製造する第四実施例で製造したグラフェン接合体を用いることが出来る。
本実施例では、磁性を持つ金属微粒子ないしは複合金属微粒子が担持されたグラフェン接合体を、工業製品の表面ないしは表装容器の表面の予め決められた部位に圧着した。圧着したグラフェン接合体からの微弱な漏れ磁束を検出する専用の磁気センサによってのみ、工業製品が本物か偽者かの識別ができる。模倣業者は、グラフェン接合体が圧着された場所を調べようとしても、グラフェン接合体が余りにも微細でかつ薄いので、グラフェン接合体の存在を明かすことは難しい。仮にグラフェン接合体の存在が分かったとしても、グラフェン接合体が特殊な材料であるため、分析し特定することは到底できない。このため、磁気マーカーを複製することはできない。
【０１４３】  グラフェン接合体を用いて新たな機能が付与される工業製品を製造する第二実施例
本実施例は、１３０段落で説明したグラフェン接合体を製造する第五実施例で製造したグラフェン接合体を、基板ないしはフレキシブル基板とプリント配線板との間に圧着させ、電子デバイスが実装されたプリント配線板の熱を、金属より熱伝導性に優れるグラフェン接合体を介して、効率よく基板ないしはフレキシブル基板に伝え、プリント配線板の昇温を抑制し、これによって電子デバイスの昇温を抑え、電子デバイスの動作寿命を延ばす実施例である。プリント配線板の熱を効率よくプリント基板ないしはフレキシブルプリント基板に伝えるために、発熱しやすい電子デバイスが実装されるプリント配線板の裏面に、グラフェン接合体を圧着する。このため、圧着するグラフェン接合体の形状は、グラフェン接合体を圧着するプリント配線板の部位を反映した形状になる。いっぽう、グラフェン接合体を圧着する部位は、プリント配線板に実装される発熱しやすい電子デバイスの位置によって変わり、一概に規定できない。このため、グラフェン接合体を圧着する製造工程と、グラフェン接合体の圧着によって得られる作用効果について以下に説明する。
本実施例の製造工程は、図３６に示した磁気マーカーを施す製造工程と同様である。最初に、グラフェン接合体を製造する第五実施例で製造したグラフェン接合体と圧着冶具とを用意する（Ｓ２２０工程に相当）。なお、グラフェン接合体は、表層が酸化アルミニウムからなる複合微粒子が表面に担持されているため、表面は電気絶縁性を有する。また、プリント配線板に実装された電子デバイスの裏面にグラフェン接合体を配置し、プリント配線板の表面に圧着治具によって圧縮応力をかけると、グラフェン接合体の表面全体に圧縮応力が加わり、莫大な数の複合微粒子の全てに圧縮応力が加わる。この際、複合微粒子の表層を形成する酸化アルミニウムが、基板ないしはフレキシブル基板の表面とプリント配線板の表面とに食い込んで、グラフェン接合体が基板ないしはフレキシブル基板とプリント配線板とを接合する。なお、使用するグラフェン接合体の形状は、グラフェン接合体を配置するプリント配線板の部位に応じて決める。次に、グラフェン接合体を圧着する基板ないしはフレキシブル基板の表面とプリント配線板の裏面を洗浄する（Ｓ２２１工程に相当）。この後、プリント配線板の発熱部位に該当する基板ないしはフレキシブル基板の上面にグラフェン接合体を配置し、さらに、プリント配線板を配置する（Ｓ２２２工程に相当）。この後、グラフェン接合体が配置された部位に該当するプリント配線板に、圧着冶具を用いて圧縮応力を加え、グラフェン接合体を接合させる（Ｓ２２３工程に相当）。
本実施例では、熱導電性に優れたグラフェン接合体を、発熱量が大きいプリント配線板の裏面とプリント基板ないしはフレキシブルプリント基板との間に圧着させた。このグラフェン接合体は、銅の体積が鉄の体積より大きい複合金属微粒子によってグラフェン同士が接合されているため、グラフェン接合体の熱伝導性はグラフェンに近い。さらに、安価なグラフェン接合体を、プリント配線板と基板ないしはフレキシブル基板とを接合する絶縁性で熱伝導性に優れる接合部材として用いることもできる。これによって次の３つの効果が得られる。第一に、発熱量が大きいプリント配線板の部位の熱を、効率よく基板ないしはフレキシブル基板に伝える。これによって、プリント配線板の昇温が抑えられ、プリント配線板に実装された電子デバイスの昇温が抑えられ、電子デバイスの熱劣化が防げる。第二に、グラフェン接合体の表面に担持された複合微粒子を圧着手段として用いることができ、基板ないしはフレキシブル基板とプリント配線板とにグラフェン接合体を容易に圧着させることができる。これによって、プリント配線板と基板ないしはフレキシブル基板とが絶縁性を確保して接合される。このため、従来用いていたプリント配線板と基板ないしはフレキシブル基板とを接着する接着層が不要になる。第三に、グラフェン接合体は重量を持たず微細なため、回路基板の重量と厚みの増大ははない。
【０１４４】  グラフェン接合体を用いて新たな機能が付与される工業製品を製造する第三実施例
本実施例は、複数の表面実装型ＬＥＤ素子がヒートシンク上に設けられた配線電極にアレイ状に接続された表面実装型ＬＥＤ素子の実装回路において、発熱源となるＬＥＤチップが発する熱を、金属より熱伝導性に優れるグラフェン接合体を介して効率よくヒートシンクに伝達し、ＬＥＤチップの昇温を抑え、表面実装型ＬＥＤ素子の動作寿命を延ばす実施例である。本実施例では、グラフェン接合体を製造する第三実施例ないしは第五実施例で製造したグラフェン接合体を用いる。つまり、第三実施例では、グラフェン同士が銅と鉄とからなる複合金属微粒子で結合され、この複合金属微粒子の性質は銅の性質が優勢であるため優れた熱伝導性を持つ。また、第五実施例では、表面に担持された複合微粒子の表層が酸化アルミニウムで構成されるため、表面は電気絶縁性であるが、第三実施例と同様にグラフェン同士が銅と鉄とからなる複合金属微粒子で結合されるため熱伝導性に優れる。なお、グラフェン接合体を表面実装型ＬＥＤ素子に圧着する方法は、グラフェン接合体を用いた工業製品の製造の第一実施例と第二実施例と同様であるため、本実施例の製造工程の説明は省略する。
ＬＥＤ素子は、ＬＥＤチップに投入される電力の約８０％が熱に変換され、この発熱による昇温でＬＥＤチップが熱劣化する。従って、ＬＥＤチップが発する熱を効率よくヒートシンクに伝達することができれば、ＬＥＤチップの昇温が抑えられ、ＬＥＤ素子の動作寿命がさらに延びる。さらに、ＬＥＤチップの昇温が抑えられれば、より大きな電流をＬＥＤチップに流すことが出来るので、ＬＥＤ素子からの発光量を増やすことが出来る。
ＬＥＤ素子では、ＬＥＤチップの発光効率を上げるため、多くの電子と正孔とを半導体素子の接合領域に集めることが必須になる。このため、ＬＥＤチップを構成する半導体素子の接合領域では、電子と正孔のキャリアが集中し、効率よく再結合を起こす半導体構造になっている。電子と正孔とのキャリアを、接合領域の境界付近に集中させる接合として、量子井戸接合とダブルヘテロ接合とがある。前者はＩｎＧａＮ系半導体チップで代表され、後者はＡｌＩｎＧａＰ系半導体チップで代表される。これら２種類の半導体チップからなるＬＥＤチップは、アノード電極とカソード電極を取り出す構造が異なる。
図３７にＩｎＧａＮ系半導体チップ構造を示す。電気絶縁性で優れた熱伝導性であるサファイア基板（Ｓ）の上に、ｎ型窒化物半導体であるＧａＮ層（Ｇ）、発光層であるＩｎＧａ活性層（Ｉ）、ｐ型窒化物半導体であるＧａＮ層（Ｇ）を順番に積層する。絶縁材料であるサファイア基板の表面にｎ型電極を設けることは出来ないため、ｎ型電極（Ｎ）はｎ型窒化物半導体であるＧａＮ層に段差を設け、この段差の上面に設ける。さらに、ｐ型電極とアノード電極とをボンディングワイヤで結合し、ｎ型電極とカソード電極とをボンディングワイヤで結合する。なお、サファイアはアルミナからなる単結晶材料で、４１Ｗ／ｍＫという絶縁材料では極めて高い熱伝導率を持ち、比抵抗が１×１０１４Ωｍと高い電気抵抗を持つ絶縁体である。バルク材からなるアルミナに比べて、熱伝導率は１．４倍で比抵抗は１００倍近く高い。
図３８にＡｌＩｎＧａＰ系半導体チップ構造を示す。ｎ型リン化合物半導体であるＧａＰ層（Ｇ）、発光層であるＡｌＩｎＧａＰ活性層（Ａ）、ｐ型リン化合物半導体であるＧａＰ層（Ｇ）を順に積層する構造を持つ。ｐ型電極（Ｐ）はチップの上面に設け、ｎ型電極（Ｎ）はチップの下面に設ける。さらに、ｐ型電極とアノード電極とをボンディングワイヤで結合し、ｎ型電極をカソード電極に直接結合する構造になっている。
本実施例では、３枚のグラフェン接合体を４箇所に圧着した。第一のグラフェン接合体は、表面実装型ＬＥＤ素子の発熱源であるＬＥＤチップがマウントされ、かつ、アノード電極およびカソード電極が設けられるパッケージ基板の表面に圧着する。これによって、ＬＥＤチップが発した熱は、直接第一のグラフェン接合体に伝わる。第二のグラフェン接合体は、アノード電極およびカソード電極の各電極の下面に圧着する。これによって、第一のグラフェン接合体からアノード電極およびカソード電極に伝わった熱が、第二のグラフェン接合体に伝わる。第三のグラフェン接合体は、ヒートシンク上に設けられる配線電極の下面に圧着する。これによって、配線電極に伝達された熱が、第三のグラフェン接合体を介してより効率的にヒートシンクに伝えられる。第四のグラフェン接合体の配置は、前記した第二のグラフェン接合体の各々の片方の端部をヒートシンク上に設けられた配線電極の表面に圧着する。これによって、アノード電極およびカソード電極に伝わった熱が、第二のグラフェン接合体を介して配線電極に伝わる。以上の４箇所に３枚のグラフェン接合体を圧着させることで、ＬＥＤチップが発する熱は、パッケージ基板、第一のグラフェン接合体、アノード電極およびカソード電極、第二のグラフェン接合体、配線電極、第三のグラフェン接合体、ヒートシンクの順に連続して熱が伝達される７つの伝熱経路が形成される。この結果、発熱源であるＬＥＤチップの熱が効率よくヒートシンクに伝わり、ヒートシンクから大気に熱が放出される。なお、第一のグラフェン接合体のみは、表面が電気絶縁性であることが必要になるため、グラフェン接合体を製造する第五実施例で製造したグラフェン接合体を用いる。その他のグラフェン接合体は、グラフェン接合体を製造する第三実施例で製造したグラフェン接合体を用いる。
図３９は、ＩｎＧａＮ系半導体チップに対し、グラフェン接合体を圧着した実施例である。この実施例では、ＩｎＧａＮ系半導体チップを実装するパッケージ基板（Ｐ）の表面に第一のグラフェン接合体（１）を圧着させ、さらに、この第一のグラフェン接合体（１）の表面にアノード電極（Ａ）とカソード電極（Ｋ）とを形成させた。また、アノード電極（Ａ）およびカソード電極（Ｋ）の各電極の下面に第二のグラフェン接合体（２）を圧着させた。この実施例では、発熱源であるＩｎＧａＮ系半導体チップが発する熱の多くは、チップの下部を構成する熱伝導性に優れるサファイア基板に伝わる。サファイア基板とパッケージ基板（Ｐ）との間に第一のグラフェン接合体（１）を介在させたため、サファイア基板の熱を直接第一のグラフェン接合体（１）に伝える熱伝達経路が形成される。さらに、パッケージ基板（Ｐ）の下面において、カソード電極（Ｋ）の下面に第二のグラフェン接合体（２）を圧着させ、第一のグラフェン接合体（１）に伝わった熱はカソード電極（Ｋ）を介して、第二のグラフェン接合体（２）に伝える熱伝達経路が形成される。この結果、サファイア基板の熱は、第一のグラフェン接合体（１）、カソード電極（Ｋ）、第二のグラフェン接合体（２）の順に連続して熱が伝わる第一の経路が形成される。また、サファイア基板と直接接する第一のグラフェン接合体（１）はアノード電極（Ａ）とも接する。アノード電極（Ａ）の下面に第二のグラフェン接合体（２）を圧着させたため、第一のグラフェン接合体（１）に伝わった熱はアノード電極（Ａ）を介して、第二のグラフェン接合体（２）に伝える伝熱経路を形成される。こうして、サファイア基板の熱は、第一のグラフェン接合体（１）、アノード電極（Ａ）第二のグラフェン接合体（２）の順に連続して熱が伝わる第二の経路が形成される。これらの２つの連続した伝熱経路によって、ＩｎＧａＮ系半導体チップが発する熱の多くが、効率よく第二のグラフェン接合体（２）に伝わる。
図４０は、ＡｌＩｎＧａＰ系半導体チップに対して、グラフェン接合体を圧着した実施例である。この実施例も、ＡｌＩｎＧａＰ系半導体チップを実装するパッケージ基板（Ｐ）の表面に、第一のグラフェン接合体（１）を圧着させ、更に、第一のグラフェン接合体（１）の表面にアノード電極（Ａ）とカソード電極（Ｋ）とを形成させた。更に、アノード電極（Ａ）およびカソード電極（Ｋ）の各電極の下面に第二のグラフェン接合体（２）を圧着させた。発熱源であるＡｌＩｎＧａＰ系半導体チップと接触する面積が最も大きいのは、チップの下面にあるｎ型電極である。ｎ型電極とパッケージ基板（Ｐ）との間に第一のグラフェン接合体（１）を介在させることで、ｎ型電極の熱が直接第一のグラフェン接合体（１）に直接伝わる。さらに、パッケージ基板の下面において、カソード電極（Ｋ）の下面に第二のグラフェン接合体（２）を圧着させることで、第一のグラフェン接合体（１）の熱はカソード電極（Ｋ）を介して、第二のグラフェン接合体（２）に伝わる。こうして、ｎ型電極に伝わった熱は、第一のグラフェン接合体（１）、カソード電極（Ｋ）、第二のグラフェン接合体（２）の順に連続して熱が伝わる第一の経路が形成される。また、第一のグラフェン接合体（１）に伝わった熱はアノード電極（Ａ）にも伝わり、アノード電極（Ａ）から第二のグラフェン接合体（２）に伝わる。これによって、ｎ型電極に伝わった熱は、第一のグラフェン接合体（１）、アノード電極（Ａ）、第二のグラフェン接合体（２）の順に連続して熱が伝わる第二の熱伝達経路が形成される。これら２つの連続した熱伝達経路によって、ＡｌＩｎＧａＰ系半導体チップが発する熱の多くが、効率よく第二のグラフェン接合体（２）に伝わる。
図４１は、前記した表面実装型ＬＥＤチップをアレイ状に実装したものに対する実施例である。前記した第三のグラフェン接合体（３）を配線電極（Ｅ）の背後にグラフェン接合体（３）を介在させ、配線電極（Ｅ）とヒートシンク（Ｈ）との間にグラフェン接合体（３）を圧着させ、さらに、前記したアノード電極（Ａ）およびカソード電極（Ｋ）の下端面に圧着した第二のグラフェン接合体（２）の各々の先端を、配線電極（Ｅ）の表面に圧着させる。つまり、ヒートシンクは放熱面積が最も大きいので放熱量が最も大きい。このため、ヒートシンクに効率的に熱を伝えることで、ＬＥＤチップが発する熱を効率よく大気に放出できる。本実施例では、図３９および図４０に図示したアノード電極（Ａ）およびカソード電極（Ｋ）の下端面に圧着された第二のグラフェン接合体（２）の各々の先端を、図４１に示した配線電極（Ｅ）の表面に圧着させ、かつ、配線電極（Ｅ）の背後に前記した第三のグラフェン接合体（３）を圧着させる。これによって、前記した第二のグラフェン接合体（２）に伝わった熱が配線電極（Ｅ）に伝わり、配線電極（Ｅ）に伝わった熱が第三のグラフェン接合体（３）を介してヒートシンク（Ｈ）に伝わる。この結果、ＩｎＧａＮ系半導体ＬＥＤチップないしはＡｌＩｎＧａＰ系半導体チップが発する熱は、パッケージ基板、第一のグラフェン接合体（１）、アノード電極（Ａ）ないしはカソード電極（Ｋ）、第二のグラフェン接合体（２）、配線基板（Ｅ）、第三のグラフェン接合体（３）、ヒートシンク（Ｈ）の順に熱が連続して伝わる経路が形成される。これによって、ＬＥＤチップの昇温が抑制でき、ＬＥＤ素子の動作寿命を飛躍的に延ばすことが出来る。さらに、ＬＥＤチップにより多くの電流を流すことができ、ＬＥＤ素子からの発光量が著しく増大する。
なお、ＬＥＤ素子は、表実装型ＬＥＤ素子の他に砲弾型ＬＥＤ素子がある。砲弾型ＬＥＤ素子では、リードフレーム構造のカソード電極およびアノード電極を用いる。このカソードリードフレームの上端にカップ部を設け、このカップ部にＹＡＧ蛍光体を分散させた樹脂を充填する。このような構造を持つ素子に、砲弾型に成形したエポキシ樹脂のケースを被せる。従って、ＬＥＤチップの実装構造については、表面実装型ＬＥＤ素子と大きな違いは無く、砲弾型ＬＥＤ素子におけるグラフェン接合体の圧着場所は、図３９および図４０に図示した実施例に準ずる。
【０１４５】  グラフェン接合体を用いて新たな機能が付与される工業製品の製造の第四実施例
本実施例は、ワイドギャップ半導体からなるＩＣチップないしはＩＧＢＴチップないしはパワーＭＯＳＦＥＴからなる３種類のデバイスのいずれかのデバイスが実装された回路基板に、金属より優れた熱伝導性を持つグラフェン接合体を圧着させ、電子回路全体の昇温を抑制させ、電子回路に実装された電子デバイスの動作寿命を延ばす実施例である。すなわち、グラフェン接合体を製造する第五実施例で製造したグラフェン接合体を第一のグラフェン接合体として、前記３種類のデバイスのいずれかのデバイスが実装された回路基板の下面に圧着する。さらに、第二のグラフェン接合体として、ヒートシンクの上面に圧着する。これによって、前記３種類のデバイスのいずれかのデバイスが発する熱は、第一のグラフェン接合体と第二のグラフェン接合体を介して効率よくヒートシンクに伝達され、電子回路全体の昇温が抑制できる。グラフェン接合体を圧着する製造工程は、前記したグラフェン接合体を用いた工業製品の第一実施例と第二実施例と同様であり、製造工程の説明は省略する。
ワイドギャップ半導体からなるＩＣチップや、パワーデバイスと呼ばれる電力制御に用いるＩＧＢＴチップ（Ｉｎｓｕｌａｔｅｄ  Ｇａｔｅ  Ｂｉｐｏｌａｒ  Ｔｒａｎｓｉｓｔｏｒ）やパワーＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）などの半導体デバイスは、デバイスの駆動時に発する熱が従来のシリコーンからなる半導体デバイスに比べて多いため、発熱デバイスと呼ばれる。これらの発熱デバイスなどから発する熱を効率よくヒートシンクに伝達させ、電子回路の昇温を抑制させる手段として、ＤＣＢ（Ｄｉｒｅｃｔ  Ｃｏｐｐｅｒ  Ｂｏｎｄｉｎｇ）基板と呼ばれるセラミック基板を介して回路基板と銅板とを挟み込んだ構造からなる基板を用いている。つまり、発熱デバイスから回路基板に伝わった熱を、電気絶縁性で熱伝導性に優れるセラミックス基板を介して銅板に伝え、さらに銅板からヒートシンクに伝える。一般的に、セラミック基板としては、熱伝導率が高いアルミナセラミックを用いている。従来の発熱デバイスのＤＣＢ基板への実装例を図４２に示す。
発熱デバイスを実装する多くの電子回路では、複数の発熱デバイスを駆動する回路、電源回路、保護回路などがＤＣＢ基板上（Ｄ）にモジュール化されたパワー半導体モジュールないしはインテリジェントパワーモジュールとして使用されている。そして、このモジュール回路をヒートシンク（Ｈ）上に放熱フィン（Ｆ）と共にネジ止めによって固定する。モジュール回路をネジ止めでヒートシンク（Ｈ）に固定する際、アルミナセラミックス基板の板厚が薄いと破損するため、基板の厚さは０．６ｍｍ以上としている。いっぽう、アルミナセラミックスは熱伝導率が大きいといっても、９６％の純度を持つアルミナセラミックスの熱伝導率は２１Ｗ／ｍＫであるため、厚みが厚くなるほど熱抵抗が増大する。ＤＣＢ基板の熱伝効果が小さい場合は、アルミナセラミックスの熱伝導性は純度に応じて熱伝導率が高まるため、９６％以上の純度を持つ高価なアルミナセラミックス基板を用いている。
本実施例は、銀の熱伝導率の４．５倍に近い熱伝導率をもつグラフェンを、銅の性質が優勢となる複合金属微粒子で接合したグラフェン接合体を熱伝導部材として用い、前記した電子回路の熱伝達の問題を解決する実施例である。図４３は、グラフェン接合体（Ｇ）を、回路基板（Ｃ）とヒートシンク（Ｈ）の間に介在させて圧着した実施例である。圧着したグラフェン接合体（Ｇ）は、グラフェンに近い熱伝導率を持つため、アルミナセラミックス基板より多くの熱をヒートシンク（Ｈ）に伝え、回路基板（Ｃ）の昇温が抑えられる。図４４は、前記した３種類のデバイスのいずれかのデバイスが実装された回路基板（Ｃ）の下面に第一のグラフェン接合体（Ｇ１）を介在させ、第二のグラフェンシート（Ｇ２）をヒートシンク（Ｈ）の上面に介在させ、さらに、回路基板（Ｃ）に圧縮応力を印加させて、第一のグラフェン接合体（Ｇ１）と第二のグラフェン接合体（Ｇ２）とを、回路基板（Ｃ）とヒートシンク（Ｈ）とに圧着させた実施例である。この実施例では、発熱デバイスの熱を第一のグラフェン接合体（Ｇ１）に伝え、第一のグラフェン接合体（Ｇ１）に伝達された熱を、第二のグラフェン接合体（Ｇ２）を介してヒートシンク（Ｈ）に伝える。これらの実施例では、いずれのグラフェン接合体も、回路基板に実装されたデバイスの絶縁性を確保するため、グラフェン接合体を製造する第五実施例で製造したグラフェン接合体を用いる。
以上に説明したように、本実施例は、グラフェンに近い熱伝導率をもつグラフェン接合体を伝熱手段として用いたため、発熱デバイスが発する熱を効率よくヒートシンクに伝えることができる。これによって、回路基板全体の昇温を抑えることができ、前記した発熱デバイスのみならず、回路基板に実装された全ての電子デバイスの動作寿命を延ばすことができる。さらに、グラフェン接合体の厚みは極めて薄くかつ極めて軽量であるため、従来のセラミックス基板を用いたＤＣＢ基板に比べて、電子回路の厚みは著しく薄くかつ軽量になる。さらに、グラフェン接合体の熱抵抗が小さいため、ヒートシンクの厚みを薄くすることができ、電子回路の重量が著しく低減できる。特に、発熱デバイスを用いる電子回路はモジュール回路として用いるのが一般的であるため、モジュール回路の厚みの低減効果と重量の低減効果は大きい。
【０１４６】  グラフェン接合体を用いて新たな機能が付与される工業製品の製造の第五実施例
本実施例は、固体高分子形燃料電池における燃料極ないしは空気極を製造する実施例であって、グラフェン接合体の製造の第六実施例から第九実施例のいずれかの製造方法に基づいて製造したグラフェン接合体を、燃料極のアノード触媒ないしは空気極のカソード触媒とし、固体高分子形燃料電池における燃料極ないしは空気極を製造する実施例である。
なお、１４１段落で説明したスクリーンメッシュを用いて固体高分子形燃料電池における燃料極および空気極を製造する実施例は、１４０段落に記載した製造方法によって製造した触媒作用を有するスクリーンメッシュに、高分子電解質材料であるナフィオンを吸着させ、燃料極ないしは空気極を製造した実施例である。つまり、１４０段落で説明したように、グラフェンを接合して生成したグラフェン接合体をスクリーンメッシュに磁気吸着させ、さらに、表面に担持した鉄微粒子の表層に触媒作用を有する金属ないしは合金を析出させ、触媒作用を有するスクリーンメッシュを製造した。これに対し、本実施例では、グラフェン接合体の製造の第六実施例から第九実施例のいずれかの製造方法に基づいて製造したグラフェン接合体を、スクリーンメッシュに磁気吸着させ、これによって、スクリーンメッシュに触媒作用をもたらす点が異なる。
なお、１４１段落において、固体高分子形燃料電池の基本構成と、従来技術の問題点とその解決手段について詳細に説明した。本実施例における従来技術の問題点とその解決手段も、１４１段落で説明した内容と同様であるので説明は省略する。
本実施例における燃料極および空気極の製造方法を、図４５に図示した製造工程に基づいて説明する。１４１段落に記載したスクリーンメッシュとアイオノマーとしてナフィオンの溶解溶液を用意する（Ｓ２３０工程）。１４１段落に記載したナフィオンの溶解溶液とグラフェン接合体との重量比が１対２になるように、グラフェン接合体を製造する第六実施例から第九実施例のいずれかの製造方法で製造したグラフェン接合体を混合する（Ｓ２３１工程）。この後、マグネチックスターラーを用いて２分間攪拌し懸濁液を作る（Ｓ２３２工程）。さらに、この懸濁液にスクリーンメッシュを浸漬する（Ｓ２３３工程）。マグネチックスターラーを１分間動作させ、スクリーンメッシュにグラフェン接合体を磁気吸着させる（Ｓ２３４工程）。この後、スクリーンメッシュを容器から引き上げ、８０℃に１分間さらしてナフィオンの溶解溶液の溶媒を蒸発させ、ナフィオンをスクリーンメッシュとグラフェン接合体に吸着させる（Ｓ２３５工程）。このような極めて簡単な製造方法によって燃料極および空気極が製造でされる。
製造された燃料極および空気極の構造を図４６から図５０に図示する。図４６は燃料極および空気極の全体図で、スクリーンメッシュの両面にグラフェン接合体が磁気吸着した状態を示している。図４７は図４６のＡ部の拡大図で、図４８は図４７のＢ−Ｂ断面図で、図４９は図４８のＣ部の拡大図で、図５０は図４９のＤ部の拡大図である。図４７においては、スクリーンメッシュ（Ｓ）の表面全体に直径が３ｍｍからなる莫大な数のグラフェン接合体（Ｇ）が磁気吸着している状態を示している。図４９においては、スクリーンメッシュ（Ｓ）の両面にグラフェン接合体（Ｇ）が磁気吸着している状態を示している。図５０においては、ナフィオン（Ｅ）が、グラフェン接合体（Ｇ）の表面に担持された金属微粒子（Ｐ）ないしは合金微粒子（Ｐ）の表面に吸着して極薄い被膜を形成している状態を示している。つまり、スクリーンメッシュ（Ｓ）に磁気吸着したグラフェン接合体（Ｇ）は、金属微粒子（Ｐ）ないしは合金微粒子（Ｐ）が１ｎｍの大きさからなる微粒子が１０ｎｍの間隔で離散的に担持されるため、微粒子同士の間隙にナフィオンの溶解溶液が侵入できず空隙となり、微粒子の表層に極薄いナフィオンの被膜（Ｅ）が形成される。
以上に説明した製造方法で製造した燃料極と空気極とを、燃料極、固体電解質膜、空気極の順で積層し、１２５℃において１０ｋｇ／ｃｍ２の荷重を印加して圧着させ、膜／電極接合体を製造した。前記した製造方法で製造した燃料極および空気極を構成するスクリーンメッシュの作用効果は、１４１段落で説明した内容と同様である。この結果、スクリーンメッシュによって構成した燃料極および空気極は、要約すると次の５つの特徴を持つ。第一に、製造コストが高いガス拡散層がない。第二に、触媒作用を有する莫大な数からなる微粒子が扁平な導電性物質であるグラフェン接合体に離散的に担持され、さらに、莫大な数のグラフェン接合体が平面状の導電性物質であるスクリーンメッシュに磁気吸着するため、全ての微粒子が燃料および空気と直接接触し、極めて効率のよい触媒作用を発揮する。第三に、触媒作用を有する微粒子はプロトンを伝導する電解質の被膜と直接接触し、電子の移動とプロトンの伝導を兼備する。第四に、導電性のグラフェン接合体が導電性のスクリーンメッシュに磁気吸着して電子が連続して移動する。第五に、スクリーンメッシュは電子の導電経路とプロトンの伝導経路とを兼備する。これらの特徴によって、燃料極および空気極における触媒作用の効率が飛躍的に向上し、プロトンと電子の移動を妨げる要因がなく、発生する電圧を低下させる障害がない。これによって、本実施例の燃料極と空気極は、製造コストが大幅に低減でき、燃料電池の本体であるセル積層体が小型化できる。
【０１４７】  グラフェン接合体を用いて新たな工業製品を製造する第一実施例
本実施例は、グラフェン接合体のみからなる軽量の第一の成形物を製造する実施例である。成形物を製造する原料として、グラフェン接合体と有機材料とを用意する。
第一の原料であるグラフェン接合体は、その表面に担持された金属微粒子ないしは複合金属微粒子が磁性を有するグラフェン接合体を用いる。さらに、形状が異なる２種類のグラフェン接合体を用いる。これによって、グラフェンシ接合体が互いに接触し易くなり、グラフェン接合体が確実に磁気吸着する。例えば、グラフェン接合体の製造の第一実施例におけるグラフェンの懸濁液を、図９と図１０とに示す容器の各溝に充填して製造したグラフェン接合体を用いる。なお、グラフェン接合体の形状は、本実施例における形状に限定されることはない。成形物である容器の形状と大きさとに応じて、グラフェン接合体の形状と大きさを決めればよい。また、グラフェン接合体の製造の第一実施例に制限されることは無く、第二実施例から第四実施例で製造されたいずれのグラフェン接合体も、原料として用いることが出来る。また、グラフェン接合体をさらに磁気吸着し易くするため、形状が異なる３種類以上のグラフェン接合体を用いても良い。
第二の原料である有機材料は、次の二つの性質を持つ。第一の性質は、磁性を有する金属微粒子ないしは複合金属微粒子がグラフェン接合体の表面に担持する温度より低い温度で熱分解が完了する。第二の性質は、熱分解によって全ての物質が気化し、残渣物を残さない。これら二つの性質を兼備する有機材料として、例えば、炭素原子の数が２０以上のアルカンからなるパラフィンワックスがある。炭素数が２０からなる炭化水素を主成分とするパラフィンワックス（日本精鑞株式会社が製造するＳＣＰ−００３６Ｐ）は１９７℃で熱分解が完了し、熱分解によって全ての物質は気化し残渣物を残さない。このようなパラフィンワックスを溶解する溶剤として、ｎ−ヘキサン，ｎ−ヘプタン，イソオクタン，シクロヘキサン，キシレン，トルエン，テトラヒドロフランなどの無極性の有機溶媒がある。本実施例では、パラフィンワックスの希釈溶液にグラフェン接合体の集まりを混合して懸濁液を作り、この懸濁液を型に充填した後、水素ガスを含む還元性雰囲気で昇温させてパラフィンワックスを昇華させ、グラフェン接合体のみからなる軽量の成形物を製造する。本実施例における成形物を製造する製造方法を、図５１の製造工程に従って説明する。
最初に、前記したパラフィンワックスＳＣＰ−００３６Ｐとｎ−ヘプタン（試薬一級品）との重量比が１対５となるように、パラフィンワックスをｎ−ヘプタンに溶かして希釈溶液を作る（Ｓ２４０工程）。次に、グラフェン接合体の製造の第一実施例において、図９に図示した懸濁液を充填する容器で製造したグラフェン接合体と、図１０に図示した懸濁液を充填する容器で製造したグラフェン接合体とを、重量比率で１対５になるように混合する（Ｓ２４１工程）。さらに、前記したパラフィンワックスの希釈溶液の重量を１とした場合、２種類のグラフェン接合体の混合物の重量が５になるように両者を混合する（Ｓ２４２工程）。さらに、マグネチックスターラーを用いて攪拌して懸濁液を作る（Ｓ２４３工程）。次に、図５２に示す容器を懸濁液が充填される容器として用い、ディスペンサーを使って容器の間隙の底の部分から順に高さが１５ｃｍの位置まで懸濁液を間隙に充填する（Ｓ２４４工程）。同様に、同じ形状を持つ他の容器にもディスペンサーを使って順次懸濁液を充填する。なお、図５２に示した容器は、断面が同心円である２つの容器からなり、両者は５００μｍの間隙を形成する。外側の容器の内径（ａ）は２０ｃｍで高さ（ｈ）が２０ｃｍである。また、内側の容器は外側の容器に対し、５００μｍの高さだけ高くなるように設置されている。これによって、内側の容器の底の部分は外側の容器の底の部分に対し５００μｍの間隙（ｄ）を形成する。なお、容器の材質は、２００℃程度の耐熱性を有する非磁性材料、例えば、耐熱性の合成樹脂で構成する。次に、懸濁液が充填された容器の集まりを、図１４で図示した構成からなる熱処理炉に入れる（Ｓ２４５工程）。１００℃の低温焼成室（Ａ）に２分間入った容器は、最初に沸点が９８℃であるｎ−ヘプタンが蒸発し、蒸発したｎ−ヘプタンは回収装置（Ｃ）で回収される（Ｓ２４６工程）。ｎ−ヘプタンの蒸発が完了すると、熱融解したパラフィンワックスにグラフェン接合体が分散された混合物になり、グラフェン接合体が磁気吸着する。その後、容器は水素ガスが１０体積割合で窒素ガスが９０体積割合で構成される２００℃の還元性ガスが供給される高温焼成室（Ｂ）に２分間入る。この際、パラフィンワックスが昇華する（Ｓ２４７工程）。パラフィンワックスの昇華が完了すると、容器に残存したグラフェン接合体の少なくとも表層は、還元性雰囲気にさらされていたので、グラフェン接合体が鉄微粒子同士の金属結合で接合される。グラフェン接合体の内部は、鉄微粒子同士の金属結合と磁気吸着とによってグラフェン接合体が接合さる。こうして、グラフェン接合体のみからなる外径（ａ）が２０ｃｍで高さ（ｈ）が１５ｃｍで肉厚（ｄ）が５００μｍに近い成形物が製造される。最後に容器を焼成炉から取り出し、容器の外側をはずし、グラフェン接合体のみからなる成形物を取り出す（Ｓ２５８工程）。
前記したＳ２４６工程においてｎ−ヘプタンの蒸発が完了すると、熱融解されたパラフィンワックスにグラフェン接合体が分散された混合物になる。この混合物は、融解されたパラフィンワックスの重量割合を１とすると、グラフェン接合体の重量割合は３０になる。従って、鉄微粒子が発する磁力によってグラフェン接合体の全てが磁気吸着する。さらに、Ｓ２４７工程においてパラフィンワックスの昇華が完了すると、グラフェン接合体のみから構成される。成形物の表層をなすグラフェン接合体は還元雰囲気にさらされたので、グラフェン接合体同士が鉄微粒子の金属結合で接合する。成形物の内部のグラフェン接合体は、鉄微粒子同士の金属結合と磁気吸着とによって接合する。なお、本実施例で製造したグラフェン接合体のみからなる成形物に機械的強度が必要になる場合は、製造された成形物を着磁機にかけて着磁することで、鉄微粒子同士の磁気吸着力が著しく増大するので、成形物の機械的強度が増大する。着磁機による着磁方向は、着磁機の構成によって成形物の径方向でも周方向でもどちらの方向でも可能である。
本実施例で製造した成形物は、莫大な数のグラフェン接合体が、鉄微粒子同士の金属結合と磁気吸着とによって接合される。グラフェン接合体の表面には、１ｎｍの大きさの鉄微粒子が１０ｎｍの間隔で担持されているため、グラフェン接合体は僅かに２ｎｍ程度の間隙をもって金属結合ないしは磁気吸着によって接合される。従って、２ｎｍ程度の間隙は、製造された成形物に莫大な数として存在する。このような成形物にどのような液体が充填されたとしても、液体が持つ表面張力によって、２ｎｍの間隙に液体が侵入ないし浸透することはできない。このため、成形物に腐食性の強い液体が充填されたとしても、グラフェン接合体の金属結合ないしは磁気吸着に係わる鉄微粒子は腐食しない。さらに、成形物の少なくとも表層は、鉄微粒子同士の金属結合によってグラフェン接合体が結合されるため、鉄の融点である１５３８℃に近い温度に昇温しない限り、表層は破壊しない。また、鉄の磁気キュリー温度が７７０℃であるため、７７０℃の温度に近づかなければ、グラフェン接合体同士の磁気吸着力は維持でき、成形物の形状は変わらない。さらに、液体窒素の温度である−１９５．８℃でも鉄微粒子同士の金属結合力と磁気吸着力とは変わらないので、液体窒素を充填する成形物にもなる。また、グラフェン接合体のみで成形物が構成されるので、軽量の成形物になる。このように、本容器は、従来の成形物では考えられない画期的な性質を持つ。なお、グラフェン接合体を製造する第三実施例に基づいて製造したグラフェン接合体を、原料として用いる場合は、グラフェン接合体が熱伝導性に優れるため、熱伝導性に優れた成形物が製造される。このように、成形物に必要となる性質に応じて、前記したグラフェン接合体を製造する各種の実施例の中から選択し、選択した実施例に基づいて製造したグラフェン接合体を成形物の原料として用いればよい。
【０１４８】  グラフェン接合体を用いて新たな工業製品を製造する第二実施例
本実施例は、いわゆるスリーブ成形法ないしはチューブ成形法と呼ばれる成形法で、グラフェン接合体のみからなる軽量のスリーブないしはチューブの形状を有する成形物を製造する。なお、成形方法は、従来のスリーブ成形法ないしはチューブ成形法の製法に基づいて成形物を製造する。また、成形物の長さを長くすれば、成形物はグラフェン接合体のみからなる軽量のパイプないしはホースが製造される。
原料として用いるグラフェン接合体は、グラフェン接合体の製造の第一の実施例において、図１０に示すグラフェンの懸濁液を充填する容器を用いて製造したグラフェン接合体である。なお、グラフェン接合体の形状はこの形状に限定されることはない。また、グラフェン接合体の製造の第二実施例から第四実施例のいずれのグラフェン接合体を用いることもできる。さらに、形状ないしは大きさが異なる複数種類のグラフェン接合体を混合して用いても良い。製造するスリーブないしはチューブの大きさと肉厚とに応じて、グラフェン接合体の形状と大きさとを組み合わせて成形物の原料として用いる。
本実施例における成形物を製造する製造装置の構成を図５３に示す。押出し成形機は、押出し機（Ａ）、ダイス（Ｂ）、冷却装置（Ｃ）、引き取り機（Ｄ）、および定尺カッター（Ｅ）の５つの部分からなる。押出し機（Ａ）は、懸濁液（Ｋ）を供給するホッパー（Ｈ）、油圧モータで駆動される押出しスクリュー（Ｏ）、ヒーターを内蔵したシリンダー（Ｓ）、およびシリンダーの間隙からシリンダーの側壁を貫通してｎ−ヘプタン回収装置に連通するｎ−ヘプタン回収装置（Ｆ）の４つの部分からなる。
本実施例における成形物を製造する製造方法を、図５４の製造工程に基づいて説明する。前記したパラフィンワックスＳＣＰ−００３６Ｐとｎ−ヘプタンとの重量比が１対５となるように、パラフィンワックスをｎ−ヘプタンに溶かした希釈溶液を作成する（Ｓ２５０工程）。次に、グラフェン接合体の重量割合が５、パラフィンワックスの希釈溶液が重量割合で１として両者を混合する（Ｓ２５１工程）。さらに、マグネチックスターラーを用いて攪拌して懸濁液を作る（Ｓ２５２工程）。こうして製造された懸濁液の一定量、例えば１ｋｇを一定の時間間隔で、例えば１時間ごとにホッパー（Ｈ）に供給する（Ｓ２５３工程）。ホッパーに供給された懸濁液は、押出し機のシリンダー（Ｓ）に入り、スクリュー（Ｏ）によって回転速度３００ｒｐｍで混練される（Ｓ２５４工程）。懸濁液は、混練されながらシリンダー内のヒーターによって徐々に昇温され、ダイス（Ｂ）の方向に移動する。シリンダーの入り口付近の温度は５０℃で、出口付近では２００℃まで昇温される。最初に、沸点が９８℃であるｎ−ヘプタンが蒸発し、ｎ−ヘプタンの蒸気は回収装置（Ｆ）で回収される（Ｓ２５５工程）。次に、昇華点が１９７℃であるパラフィンワックスが昇華する（Ｓ２５６工程）。こうして、押出し成形機の出口に当たるダイス（Ｂ）付近でパラフィンワックスの昇華が完了し、グラフェン接合体のみからなる成形物が、円筒形状として押出し機の先端のダイス（Ｂ）から押し出される（Ｓ２５７工程）。この後、押し出された円筒が冷却装置（Ｃ）で冷却され（Ｓ２５８工程）、引き取り機（Ｄ）を通った後に、定尺カッター（Ｅ）で一定の長さに切断し、グラフェン接合体のみからなるスリーブないしはチューブ（Ｇ）が製造される（Ｓ２５９工程）。なお、成形物のスリーブないしはチューブの肉厚と外径の大きさとは、成形物が押し出される際のシリンダー（Ｓ）とダイス（Ｂ）との間隙で決まる。従って、製造するスリーブないしはチューブの形状に応じてシリンダー（Ｓ）とダイス（Ｂ）との間隙を決定し、予め決めた形状を有するスリーブないしはチューブを製造する。なお、Ｓ２５８工程の後に、冷却された成形物の長さを、長い長さとなるように切断すれば、パイプないしはホースとして成形物が製造される。また、シリンダー（Ｓ）の先端から押し出される成形物が、本実施例のように円でなく扁平な長方形として押し出される場合は、Ｓ２５８工程において、グラフェン接合体のみからなるシートが製造される。
Ｓ２５６工程においてｎ−ヘプタンの蒸発が完了すると、熱融解されたパラフィンワックスにグラフェン接合体が分散された混合物になる。この混合物は、熱融解されたパラフィンワックスの重量割合を１とすると、グラフェン接合体の重量割合は３０になり、混合物における全てのグラフェン接合体が、鉄微粒子が発する磁力によって磁気吸着する。この混合物が押出しスクリューで混練されるため、グラフェン接合体同士の磁気吸着が解離し、再度磁気吸着が行われる。こうしてＳ２５７工程において、パラフィンワックスの昇華が完了し、シリンダーの先端部で円筒状の成形物が押し出される。この成形物は、磁気吸着したグラフェン接合体から構成されるので可塑性を持つ。なお、グラフェン接合体のみからなるスリーブないしはチューブに、機械的強度が必要になる場合は、製造されたスリーブないしはチューブを着磁機にかけて着磁させることで、グラフェン接合体の磁気吸着力は著しく増大し、機械的強度が増大する。着磁方向は、着磁機の構成によって、スリーブないしはチューブの長さ方向でも周方向でも可能である。
本実施例においても、莫大な数のグラフェン接合体が互いに磁気吸着し、グラフェン接合体のみからなるスリーブないしはチューブの成形物が製造される。製造したスリーブないしはチューブを構成する全てのグラフェン接合体は、鉄微粒子同士の磁気吸着で接合される。グラフェン接合体の接合に当たっては、グラフェン接合体が扁平な物質であるため、グラフェン接合体の厚み方向に重なるようにグラフェン接合体がランダムに接合される。いっぽう、グラフェン接合体の表面には、１ｎｍの大きさの鉄微粒子が１０ｎｍの間隔で担持されている。このため、グラフェン接合体同士は僅かに２ｎｍ程度の間隙をもって磁気吸着する。このような極微小の間隙は、グラフェン接合体からなるスリーブないしはチューブに莫大な数として存在する。しかしながら、スリーブないしはチューブにどのような液体が接触したとしても、液体が持つ表面張力によって、２ｎｍの間隙に液体が侵入することや浸透することはできない。これによって、グラフェン接合体の接合を担う鉄微粒子は、スリーブないしはチューブが腐食性の強い液体に接触しても腐食することはない。更に、鉄の磁気キュリー温度が７７０℃であるため、７７０℃の温度に近づかなければスリーブないしはチューブは変形しない。また、−１９５．８℃の液体窒素を通過させても、鉄微粒子同士の磁気吸着力は変わらず、スリーブないしはチューブは変形しない。さらに、グラフェン接合体のみでスリーブないしはチューブが構成されるので、軽量のスリーブないしはチューブが製造される。
いっぽう、グラフェン接合体として、グラフェン接合体の製造の第三実施例で製造したグラフェン接合体を用いれば、製造されたスリーブないしはチューブ、あるいはパイプないしはホースが、極めて熱伝導性に優れる。このように、成形物に必要になる性質に応じて、前記したグラフェン接合体を製造する実施例におけるグラフェン接合体を選択して原料として用いればよい。また、シリンダーの先端から押し出される成形物が、本実施例のように円でなく扁平な長方形として押し出される場合は、グラフェン接合体のみからなるシートが製造できる。
【０１４９】  グラフェン接合体を用いた新たな工業製品を製造する第三実施例
本実施例は、いわゆるブロー成形法と呼ばれる成形法でグラフェン接合体のみからなる容器を製造する。すなわち、前記した押出し成形機から押し出された円筒状の成形物を金型に挟み込み、挟み込まれた成形物の一端から、水素ガスを含む還元性ガスからなるブローを筒内に吹き込み、金型の内壁に成形物を押し付ける。この後、金型を冷却して成形物を冷やし、金型を外して成形物を取り出す。これによって、グラフェン接合体のみからなる容器が製造される。なお、製造する容器の形状は金型の内壁の形状で決まる。従って、金型の内壁の形状を予め決め、これによって予め決めた形状を有する容器を製造する。
本実施例におけるブロー成形法による容器を製造する製造装置の構成を図５５に示す。本実施例におけるブロー装置は、還元性ガスがバリソンに供給される以外は、従来のブロー成形装置に準ずる。製造装置は、押出し機（Ａ）ダイス（Ｄ）、金型（Ｋ）、および還元性ガスのブローを発生するブロー発生装置（Ｌ）の４つの部分からなる。押出し機（Ａ）は前記した第二実施例と同様に、懸濁液を供給するホッパー（Ｈ）、油圧モータで駆動される押出しスクリュー（Ｏ）、ヒーターを内蔵したシリンダー（Ｓ）、およびシリンダーの間隙からシリンダーの側壁を貫通してｎ−ヘプタン回収装置に連通するｎ−ヘプタン回収装置（Ｆ）の４つの部分からなる。図５６の左側の図は、ダイス（Ｄ）の先端部に配置された金型にバリソン（Ｐ）と呼ばれる円筒形状の成形物が押し出される様子を示す図である。ダイスコア（Ｄ１）にエアマンドレル（Ｄ２）と呼ばれる心金が装着され、このエアマンドレル（Ｄ２）の側壁からバリソン（Ｐ）が押し出される。さらに、図５６の右側の図は、バリソン（Ｐ）に１．２気圧の還元性ガス（Ｇａ）を供給して成形加工を施す様子を示す図である。ブロー発生装置（Ｌ）から１．２気圧の還元性ガス（Ｇａ）がバリソン（Ｐ）の内部に供給され、バリソン（Ｐ）が金型（Ｋ）に押し付けられ、金型（Ｋ）の内側の形状に成形される。金型（Ｋ）の内部には冷却水が供給される冷却回路（Ｒ）が設けられていて、成形されたバリソン（Ｐ）を冷却して製品を得る。なお、ブロー発生装置は、１．２気圧の還元性ガスをバリソンが成形される際に金型に供給する。この還元性ガスは、水素ガスが１０体積割合で窒素ガスが９０体積割合で構成される。
本実施例における容器の製造方法を、図５７に示す製造工程に基づいて説明する。前記したパラフィンワックスＳＣＰ−００３６Ｐとｎ−ヘプタンとの重量比が１対５となるように、パラフィンワックスをｎ−ヘプタンに溶かす（Ｓ２６１工程）。原料に用いるグラフェン接合体は、グラフェン接合体の製造の第一実施例において製造するグラフェン接合体であって、前記した第二実施例と同様に図１０に示すグラフェンの懸濁液を充填する容器を用いて製造する。グラフェン接合体の集まりを重量割合で５とし、パラフィンワックスの希釈溶液を重量割合で１となるように混合する（Ｓ２６２工程）。さらに、マグネチックスターラーを用いて攪拌して懸濁液を作る（Ｓ２６３工程）。こうして製造された懸濁液の一定量、例えば１ｋｇを１時間ごとにホッパーに供給する（Ｓ２６４工程）。ホッパーに供給された懸濁液は押出し機のシリンダーに入り、スクリューによって３００ｒｐｍの回転速度で混練される（Ｓ２６５工程）。懸濁液は、混練されながらシリンダー内のヒーターによって徐々に昇温され、ダイスの方向に移動する。シリンダーの入り口付近の温度は５０℃で、出口付近では２００℃まで昇温される。シリンダー内では、沸点が９８℃であるｎ−ヘプタンが蒸発し、ｎ−ヘプタンの蒸気は回収装置で回収される（Ｓ２６６工程）。出口付近では、１９７℃で昇華するパラフィンワックスが気化する（Ｓ２６７工程）。さらに、ダイスコアからバリソンが押し出され、金型の内部に入る（Ｓ２６８工程）。なお、バリソンは、磁気吸着したグラフェン接合体から構成されるため可塑性を持つ。この後、金型を閉じ、バリソンを金型で挟み込む（Ｓ２６９工程）。さらに、１．２気圧の還元性ガスをバリソンの上端から吹き込み、バリソンを膨らまして金型の内壁に押し付ける（Ｓ２７０工程）。この後、金型を冷却して成形物を冷却する（Ｓ２７１工程）。最後に、金型を外し、成形物を金型から取り出す（Ｓ２７２工程）。
本実施例ではＳ２７０工程において、１．２気圧の還元性ガスをバリソンに吹き込むと、バリソンは可塑性を持つため、バリソンは膨らんで金型の内壁に押し当てられる。また、バリソンの表面は還元雰囲気にさらされるので、成形された容器の少なくとも表層に存在する全てのグラフェン接合体は、鉄微粒子同士の金属結合で接合される。なお、成形された容器に機械的強度が必要になる場合は、例えば、容器に高圧の液体が充填される場合は、製造された容器を着磁機にかけて着磁し、鉄微粒子同士の磁気吸着力を増大させて容器の機械的強度を向上させる。
本実施例においても、莫大な数からななるグラフェン接合体が、鉄微粒子同士の金属結合ないしは磁気吸着によって接合して、グラフェン接合体のみからなる容器が製造される。グラフェン接合体が接合するに当たっては、扁平な物質であるグラフェン接合体の厚み方向にグラフェン接合体が重なるように、グラフェン接合体同士がランダムに接合する。グラフェン接合体の表面には、１ｎｍの大きさの鉄微粒子が１０ｎｍの間隔で担持されているため、グラフェン接合体同士は僅かに２ｎｍ程度の間隙をもって接合する。このような極微小な間隙は、グラフェン接合体からなる容器に莫大な数として存在する。しかしながら、どのような液体が容器に充填されたとしても、液体が持つ表面張力によって、２ｎｍの間隙に液体が侵入することや浸透することはできない。これによって、グラフェン接合体同士の接合を担う鉄微粒子は、容器に腐食性の液体が充填されたとしても腐食することはない。さらに、鉄微粒子同士の金属結合によってグラフェン接合体同士が接合さた表層は、鉄の融点である１５３８℃の温度に近づかない限り、表層の金属結合は破壊しない。また、鉄の磁気キュリー温度が７７０℃であるため、７７０℃の温度に近づかなければ鉄微粒子同士の磁気吸着力は変わらず、容器は変形しない。また、−１９５．８℃の液体窒素を容器に充填させても、鉄微粒子同士の磁気吸着力は変わらず、容器は変形しない。さらに、グラフェン接合体のみで容器が構成されるので軽量の容器になる。いっぽう、グラフェン接合体として、グラフェン接合体の製造の第三実施例で製造したグラフェン接合体を用いれば、製造された容器は極めて熱伝導性に優れる容器になる。このように、成形物に必要になる性質に応じて、前記したグラフェン接合体を製造する実施例におけるグラフェン接合体を選択して原料として用いればよい。
【０１５０】  グラフェン接合体を用いて新たな工業製品を製造する第四実施例
本実施例は、いわゆるサーモフォーミング成形法と呼ばれる加熱成形法でグラフェン接合体のみからなる容器を製造する。すなわち、押出し機から押し出されたシート状の成形物を、カレンダーローラーによって薄く伸ばす。この後、薄く伸ばされたシートを金型に挟み込む。更に、上金型のプラグを下降させると共に、下金型に設けた孔を介して真空引きを行い、下金型にシートを密着させて絞り加工を施す。これによって、グラフェン接合体のみからなる金型の形状が反映された容器を製造する。
本実施例における容器を製造する製造装置の構成を図５８に示す。製造装置は、押出し機（Ａ）カレンダーローラー（Ｂ）、金型（Ｃ）、真空発生装置（Ｅ）、トリミングカッター（Ｆ）からなる。また、押出し機（Ａ）は、懸濁液（Ｋ）を供給するホッパー（Ｈ）、油圧モータで駆動される押出しスクリュー（Ｓｃ）、ヒーターを内蔵したシリンダー（Ｓｉ）、押出し機の先端に設けられたダイス（Ｄ）、シリンダーの間隙からシリンダーの側壁を貫通してｎ−ヘプタン回収装置に連通するｎ−ヘプタン回収装置（Ｇ）からなる。カレンダーローラー（Ｂ）で薄いシート状に引き伸ばされた成形物は、金型（Ｃ）の手前でヒータ（Ｈｅ）によって加熱される。なお、カレンダーローラー、金型、真空発生装置は還元焼成室内に配置され、金型（Ｃ）には、水素ガスが１０体積％で窒素ガスが９０体積％で構成される還元性ガスが供給される。
本実施例における容器の製造方法を、図５９の製造工程に基づいて説明する。前記したパラフィンワックスＳＣＰ−００３６Ｐとｎ−ヘプタンとの重量比が１対５の割合で、パラフィンワックスをｎ−ヘプタンに溶かす（Ｓ２８０工程）。原料として用いるグラフェン接合体は、グラフェン接合体の製造の第一実施例において、図１０に示すグラフェンの懸濁液を充填する容器を用いて製造したグラフェン接合体である。このグラフェン接合体の集まりを重量割合で５とし、パラフィンワックスの希釈溶液を重量割合で１として両者を混合する（Ｓ２８１工程）。さらに、マグネチックスターラーを用いて攪拌して懸濁液を作る（Ｓ２８２工程）。こうして製造された懸濁液の一定量、例えば１ｋｇを１時間ごとにホッパーに供給する（Ｓ２８３工程）。ホッパーに供給された懸濁液は押出し機のシリンダー内に入り、スクリューによって３００ｒｐｍの回転速度で混練される（Ｓ２８４工程）。さらに、シリンダー内のヒーターによって徐々に昇温され、ダイス方向に移動する。シリンダーの入り口付近の温度は５０℃で、出口付近では２００℃まで昇温される。最初に、沸点が９８℃であるｎ−ヘプタンが蒸発し、ｎ−ヘプタンの蒸気は回収装置で回収される（Ｓ２８５工程）。次に、１９７℃で昇華するパラフィンワックスが気化する（Ｓ２８６工程）。この後、グラフェン接合体のみからなる成形物が、押出し成形機の先端のダイス（Ｄ）からシート状に押し出される（Ｓ２８７工程）。押し出されたシートは、還元性雰囲気にさらされたカレンダーローラー（Ｂ）を通過してさらに薄く引き延ばされる（Ｓ２８８工程）。薄くなったシートは、再度加熱された後に、水素ガスを含む還元性ガスが供給される金型（Ｃ）に入り、金型で挟み込まれる（Ｓ２８９工程）。この後、上金型（Ｃ１）のプラグが下降し、下金型（Ｃ２）の孔が開いて真空引きされ、成形物をより金型に密着するように絞り込む（Ｓ２９０工程）。最後に、トリミングカッター（Ｆ）で製品を切り離し、グラフェン接合体のみからなる容器（Ｐ）を製造する（Ｓ２９１工程）。なお、最終成形物の容器は、シートが挟み込まれる金型の形状を反映した形状となる。
本実施例では、Ｓ２８７工程において押し出されるシートは、磁気吸着したグラフェン接合体から構成されるので可塑性を持つ。Ｓ２８８工程において、還元性ガスにさらされたカレンダーローラーを通過して、更に薄いシートに伸ばされる。この後、金型でシートを挟み込み、上金型のプラグを下降させると共に、下方の金型の孔を介して真空引きし、成形物の形状をより金型の形状に近づける。この際、成形物の表層を構成する全てのグラフェン接合体は、還元性ガスにさらされたため、鉄微粒子同士の金属結合で接合される。本実施例においても、前実施例と同様に、製造した容器に機械的強度が必要になる場合、例えば、容器に大量の液体が充填され容器に液体の重量が加わる場合は、製造された容器を着磁機にかけて着磁することによって、鉄微粒子の磁力が著しく増大して磁気吸着力が増大するので、容器の機械的強度が増大する。
本実施例においても、莫大な数のグラフェン接合体が、鉄微粒子同士の金属結合と磁気吸着とによって接合して、グラフェン接合体のみからなる容器を構成する。グラフェン接合体が接合するに当たっては、グラフェン接合体が扁平な物質であるため、グラフェン接合体の厚み方向にグラフェン接合体が重なるように、グラフェン接合体がランダムに接合する。グラフェン接合体には、１ｎｍの大きさの鉄微粒子が１０ｎｍの間隔で担持されているため、グラフェン接合体は僅かに２ｎｍ程度の間隙をもって接合する。このような微細な間隙は、グラフェン接合体からなる容器に莫大な数として存在する。しかしながら、どのような液体が容器に充填されたとしても、液体が持つ表面張力によって、２ｎｍの間隙に液体が侵入することや浸透することはできない。これによって、グラフェン接合体の接合を担う鉄微粒子は、腐食性の液体が容器に充填されたとしても腐食しない。さらに、鉄の融点である１５３８℃の温度に昇温しない限り、容器の表層は破壊されない。また、鉄の磁気キュリー温度が７７０℃であるため、７７０℃の温度に近づかなければ鉄微粒子同士の磁気吸着は維持され、容器は変形しない。また、−１９５．８℃の液体窒素を容器に充填させても、鉄微粒子同士の金属結合と磁気吸着力は変わらず、容器は変形しない。さらに、グラフェン接合体のみで容器が構成されるので軽量の容器になる。また、原料となるグラフェン接合体として、グラフェン接合体の製造の第三実施例で製造したグラフェン接合体を用いれば、製造された容器は極めて熱伝導性に優れる容器になる。このように、成形物に必要になる性質に応じて、前記したグラフェン接合体を製造する実施例におけるグラフェン接合体を選択して原料として用いればよい。
なお、本実施例は、サーモフォーミング成形法と呼ばれる加熱成形法でグラフェン接合体のみからなる容器を製造する実施例を説明したが、Ｓ２８８工程でカレンダーローラーを通過することで、薄く引き伸ばされたカレンダーが製造され、このカレンダーをグラフェン接合体のみからなる成形物とすることができる。このカレンダーも、前記した加熱成形法で製造された容器と同様の作用効果を持つ。
【０１５１】  グラフェン接合体を用いて新たな工業製品を製造する第五実施例
本実施例は、グラフェン接合体のみからなる被膜を製造する第一の実施例である。被膜の原料となる塗料は、前記したパラフィンワックスの希釈溶解液にグラフェン接合体を混合して製造した懸濁液である。第一の原料は、グラフェン接合体の製造の第一実施例において、グラフェンの懸濁液を充填する図９と図１０に示す容器を用いて製造した２種類のグラフェン接合体を用いる。第二の原料は、パラフィンワックスＳＣＰ−００３６Ｐをｎ−ヘプタンに溶解した希釈溶液を用いる。このパラフィンワックスの希釈溶液に、前記したグラフェン接合体の集まりを混合して懸濁液を作り、この懸濁液を塗料とする。この塗料を容器ないしは成形物に塗布し、この後、容器ないしは成形物を、水素ガスを含む還元性雰囲気で熱処理し、パラフィンワックスを昇華させてグラフェン接合体のみからなる被膜を形成する。本実施例における被膜形成の製造方法を、図６０の製造工程に基づいて説明する。
最初に、パラフィンワックスとｎ−ヘプタンとの混合割合が、重量比で１対５として、パラフィンワックスをｎ−ヘプタンに溶かす（Ｓ３００工程）。次に、グラフェン接合体の製造の第一実施例において、図９に図示した容器で製造したグラフェン接合体と、図１０に図示した容器で製造したグラフェン接合体とが、重量比率で１対５になるように混合する（Ｓ３０１工程）。さらに、パラフィンワックスの希釈溶液の重量割合が５、２種類のグラフェン接合体の重量割合が１の重量比率で両者を混合する（Ｓ３０２工程）。次に、マグネチックスターラーを用いて攪拌して懸濁液を作り、塗料とする（Ｓ３０３工程）。この塗料を大きな容器に充填する（Ｓ３０４工程）。次に、塗膜を形成する容器ないしは成形物の複数個を塗料に浸漬する（Ｓ３０５工程）。なお、マグネチックスターラーを大きな容器の背後に配置して塗料を常時攪拌する。次に、塗料に浸漬された容器ないしは成形物の外側を押さえて容器ないしは成形物を取り出し、２００℃の還元性雰囲気で熱処理する（Ｓ３０６工程）。還元性雰囲気は、水素ガスが１０体積％で窒素ガスが９０体積％で構成される。熱処理においては、最初に沸点が９８℃であるｎ−ヘプタンが蒸発し、蒸発したｎ−ヘプタンは回収装置で回収される（Ｓ３０７工程）。この後、昇華点が１９７℃であるパラフィンワックスが昇華する（Ｓ３０８工程）。パラフィンワックスの昇華が完了すると、被膜の表層のグラフェン接合体が還元性雰囲気にさらされたため、鉄微粒子同士の金属結合を介してグラフェン接合体が接合される。被膜の内部のグラフェン接合体は、鉄微粒子同士の金属結合と磁気吸着とによって接合される。なお、容器ないしは成形物が磁性を持つ金属ないしは合金から構成される場合は、被膜が容器ないしは成形物に磁気吸着する。最後に、被膜が形成された容器ないしは成形物を取り出す（Ｓ３０９工程）。
Ｓ３０７工程においてｎ−ヘプタンの蒸発が完了すると、塗膜は熱融解されたパラフィンワックスにグラフェン接合体が分散された状態になる。この塗膜は、グラフェン接合体の重量を１とすると、熱融解されたパラフィンワックスの重量は３０の割合になる。Ｓ３０８工程において過剰なパラフィンワックスの昇華が完了すると、被膜はグラフェン接合体のみで構成される。
本実施例で製造した被膜は、莫大な数のグラフェン接合体が鉄微粒子同士の金属結合と磁気吸着とによって接合されたグラフェン接合体からなる。このグラフェン接合体は扁平な物質であるため、グラフェン接合体の厚み方向に互いに重なるように、グラフェン接合体がランダムに接合される。いっぽう、グラフェン接合体の表面には、１ｎｍの大きさの鉄微粒子が１０ｎｍ程度の間隔で担持されているため、グラフェン接合体は僅かに２ｎｍ程度の間隙をもって接合する。このような微小な間隙は、グラフェン接合体からなる被膜に莫大な数として存在する。しかしながら、どのような液体が容器ないしは成形物に充填されたとしても、液体が持つ表面張力によって、２ｎｍの間隙に液体が侵入することや浸透することはできない。このため、容器ないしは成形物を腐食する強酸や強アルカリなどの腐食性の強い液体が充填されたとしても、グラフェン接合体の接合を担う鉄微粒子は腐食しない。これによって、被膜は腐食防止膜の機能を発揮する。さらに、鉄の融点である１５３８℃の温度に近くならない限り、被膜の表層は破壊されない。更に、鉄の磁気キュリー温度が７７０℃であるため、７７０℃に近づかなければ、被膜の強度は変わらない。また、液体窒素の温度である−１９５．８℃でも鉄微粒子の金属結合と磁気吸着は変化しないので、液体窒素を容器に充填しても被膜は破壊されない。さらに、グラフェン接合体のみで被膜が構成されるので、極めて薄い緻密な構造の被膜になる。なお、被膜の機械的強度が必要な場合は、被膜が形成された容器ないしは成形物を着磁機にかけて着磁することによって、鉄微粒子同士の磁気吸着力が増大するので被膜の機械的強度が増大する。さらに、容器ないしは成形物が強磁性の性質を持てば、被膜は強力な吸着力で容器ないしは成形物に磁気吸着する。
本実施例の被膜を適応する格好な事例として、金属ないしは合金からなる容器ないしは成形物の応力腐食割れを防ぐ腐食防止膜が挙げられる。つまり、応力腐食割れに対する抜本的な腐食対策は、金属ないしは合金の容器ないしは成形物に、腐食性の液体が直接接触しない緻密な構造からなる被膜を形成することである。これによって、金属ないしは合金の腐食によって発生する腐食性気体や脆化をもたらす気体も発生しない。本実施例における被膜は、腐食性液体はグラフェン接合体が接合されたごく微小の間隙に侵入ないしは浸透することは出来ないので、応力腐食割れに対する抜本的な腐食対策になる。
本実施例では、容器ないしは成形物の表層にグラフェン接合体のみからなる被膜を形成した。このような被膜を形成する対象物として、タンク、パイプ、あるいは、循環ポンプなどに用いる電磁弁の部品など様々な工業製品が挙げられる。タンクなどの大型の成形物には、塗料をはけ塗りで塗布する。また、パイプなどの長さを有する成形物の場合は、ディッピングによって塗膜を形成する。さらに、電磁弁などの部品に対しては、塗料をスプレー塗装によって、あるいはディッピングによって塗膜を形成する。この後、塗膜が形成された容器ないしは成形物を還元性雰囲気で熱処理することで、グラフェン接合体のみからなる緻密な構造を有する極薄い被膜が形成される。
【０１５２】  グラフェン接合体を用いた新たな工業製品を製造する第六実施例
本実施例は、前記したグラフェン接合体のみからなる被膜を、希土類磁石の表面に腐食防止膜として形成する実施例である。希土類磁石は、直流モータを構成する回転部に磁界を与えるバイアス磁石として使われる場合が多い。このため、バイアス磁石としての希土類磁石の多くは小型である。断面が円弧状で瓦型と呼ばれる形状が多く、例えば、長さが３ｃｍで高さが３ｃｍで厚みが３ｍｍの円弧形状が挙げられる。
希土類磁石が小型であるため、原料としてのグラフェン接合体は、グラフェン接合体の製造の第一実施例において、図９に示す容器の各溝にグラフェンの懸濁液を充填して製造したグラフェン接合体を用いる。なお、希土類磁石の上部には小さい貫通孔が１箇所設けられ、この貫通孔にフックを引っ掛け、希土類磁石を塗料に浸漬させる。
第二の原料として、前記したパラフィンワックスＳＣＰ−００３６Ｐをｎ−ヘプタンに溶解した希釈溶液を作成する。このパラフィンワックスの希釈溶液に、前記したグラフェン接合体の集まりを混合して塗料を作る。希土類磁石をこの塗料に浸漬し、この後、水素ガスを含む還元性雰囲気で熱処理し、ｎ−ヘプタンを蒸発させた後にパラフィンワックスを昇華させ、グラフェン接合体のみからなる被膜を希土類磁石の表層に形成する。なお、パラフィンワックスの希釈濃度は、前記した塗膜の厚みが０．３ｍｍ程度になるような粘度とする。本実施例における被膜形成の方法を、図６１の製造工程に基づいて説明する。
最初に、パラフィンワックスとｎ−ヘプタンとの重量比が１対１０となる希釈溶液を作成する（Ｓ３１０工程）。次に、パラフィンワックスの希釈溶液の重量割合が５、グラフェン接合体の重量割合が１の重量比率で両者を混合する（Ｓ３１１工程）。さらに、マグネチックスターラーで攪拌して懸濁液を作り、この懸濁液を塗料とする（Ｓ３１２工程）。この塗料を容器に充填する（Ｓ３１３工程）。容器に充填された塗料は、常時、容器の背後に配置されたマグネチックスターラーを用いて攪拌する。次に、希土類磁石をフックに掛けて塗料に浸漬する（Ｓ３１４工程）。なお、フックに掛けた希土類磁石は一旦塗料の容器の底に接触させ、フックと希土類磁石との接触を一度引き離す。この後、再度希土類磁石をフックに掛ける。これによって、フックと希土類磁石との接触部にも塗膜が形成される。この後、フックに掛けられた希土類磁石を、前記容器から熱処理炉に移し、２００℃の還元性雰囲気で熱処理する（Ｓ３１５工程）。還元性雰囲気は、水素ガスが１０体積％で窒素ガスが９０体積％で構成される。熱処理工程においては、最初に沸点が９８℃であるｎ−ヘプタンが蒸発し、蒸発したｎ−ヘプタンは回収装置で回収する（Ｓ３１６工程）。次に、昇華点が１９７℃であるパラフィンワックスが昇華する（Ｓ３１７工程）。パラフィンワックスの昇華が完了すると、被膜を構成するグラフェン接合体は、希土類磁石に磁気吸着する。最後に、熱処理した希土類磁石を取り出す（Ｓ３１９工程）。
本実施例で製造した被膜は、莫大な数のグラフェン接合体が、鉄微粒子同士の金属結合と磁気吸着とによって接合された被膜である。つまり、扁平なグラフェン接合体は、グラフェン接合体の厚み方向に互いに重なるように、グラフェン接合体がランダムに接合される。いっぽう、グラフェン接合体の表面には、１ｎｍの大きさの鉄微粒子が１０ｎｍの間隔で担持されているため、グラフェン接合体は僅かに２ｎｍ程度の間隙をもって接合する。このような微小な間隙は、グラフェン接合体からなる被膜に莫大な数として存在する。しかしながら、どのような液体であっても、液体が持つ表面張力によって、２ｎｍの間隙に液体が侵入することや浸透することはできない。このため、被膜に腐食性の強い液が接触したとしても、グラフェン接合体の接合を担う鉄微粒子は腐食しない。これによって、被膜は腐食防止膜の機能を維持する。更に、鉄の磁気キュリー温度が７７０℃であるため、７７０℃に近づかなければ、被膜の強度は維持される。この温度は、希土類磁石の磁気キュリー温度より４００℃以上高い。還元処理の温度である２００℃は、希土類磁石の保持力を高めるための時効処理温度より２５０℃以上低いため、希土類磁石の不可逆変化は起こらない。
いっぽう、希土類磁石を実用するに当たって、磁石を着磁する。磁石の着磁においては、希土類磁石が発する強力な磁力によって被膜が磁石に吸着されるとともに、被膜も着磁され、これによって被膜の強度は著しく増大する。このため、希土類磁石を機械加工した際に形成された物理的欠陥は、強力な磁力によって磁石に吸引された被膜で覆われるので、物理的欠陥を持つ結晶粒が脱落しない。従って、従来は、腐食防止膜を形成する以前に行っていたバレル研磨、洗浄、アニーリング処理の全ての前処理が不要になる。また、極めて薄い緻密な構造の強磁性の被膜であるため、被膜形成後の寸法は焼結後の機械加工時の寸法と変わらず、かつ、被膜の形成によって希土類磁石の磁気特性が低下することがない。
【０１５３】  グラフェン接合体を用いた新たな工業製品を製造する第七実施例
本発明の出発点である天然黒鉛粒子の集まりから製造したグラフェンは、極微小で極軽量の素材である。このグラフェンを接合したグラフェン接合体も、微小で軽量の素材である。グラフェン接合体を高い配合割合で様々な素材と共に複合化できれば、複合材料において全てのグラフェン接合体が互いに磁気吸着し、複合材料の性質はグラフェン接合体の性質を示す。本実施例は、熱可塑性樹脂材料に高い配合割合でグラフェン接合体を充填させて複合材料を製造し、この複合材料からなるペレットを製造する実施例である。
複合材料におけるグラフェン接合体の充填率を８０体積％以上に高めることで、複合材料の全てのグラフェン接合体が互いに磁気吸着し、例えば、グラフェン接合体が熱伝導性と電気導電性とに優れれば、磁気吸着したグラフェン接合体が熱伝達経路ないしは電気導電経路を形成する。これによって、複合材料は優れた熱伝導性ないし電気導電性を有する。
複合材料におけるグラフェン接合体の充填率を８０体積％以上に高めるためには、複合材料を構成する２種類の原料は次の性質を持つのが望ましい。第一の原料であるグラフェン接合体は、幅に対する長さの比率であるアスペクト比が大きい形状を有し、かつ、形状が異なる複数種類のグラフェン接合体、例えば３種類の形状からなるグラフェン接合体を組み合わせるとよい。つまり、アスペクト比が大きい形状を有するグラフェン接合体は、グラフェン接合体が接触しやすくなる。また、形状が異なるグラフェン接合体は、複合材料におけるグラフェン接合体の充填率が高まる。第二の原料である熱可塑性樹脂は粘度が低いことである。つまり、熱可塑性樹脂の粘度が低ければ、グラフェン接合体を熱可塑性樹脂に高い配合率で配合できる。
以下に説明する複合材料を製造する実施例は、複合材料にグラフェン接合体に準ずる熱伝導性を持たせる複合材料を製造する実施例である。複合材料の特長は、熱伝導性に限られることはない。例えば、１０４段落で説明したように、グラフェン接合体の製造の第一実施例で製造したグラフェン接合体を用いる場合は、鉄微粒子の性質が反映され、複合材料は電気ノイズに対する磁気シールド効果の性質を持つ。また、ＶＨＦ帯からＵＨＦ帯にまたがる周波数の電波を吸収する性質をもつ。このように、複合材料にどのような性質を持たせるかに応じてグラフェン接合体を選択し、前記したグラフェン接合体を製造する第一実施例から第四実施例に基づいて製造すればよい。なお、本実施例では、グラフェン接合体と熱可塑性樹脂の希釈溶液とからなる混合物を、大気雰囲気の押出し成形機で混練と熱処理とを行い、複合金属微粒子同士の磁気吸着で、グラフェン接合体を接合させた。複合材料のペレットを用いて成形した成形物に、機械的強度が必要になる場合には、水素ガスを含む還元性ガスを押出し成形機に供給し、この還元性ガスと共に混練と熱処理を行う、さらには、押し出されたひも状の成形物を、着磁機を通過させてひも状の成形物を着磁することによって、グラフェン接合体の接合力がさらに高まる。
複合材料において、グラフェン接合体が互いに磁気吸着することで、グラフェン接合体による熱の伝達経路が形成され、これによって複合材料は、グラフェン接合体に近い熱伝導性を持つ。このため、本実施例では、グラフェン接合体の製造の第三実施例で製造したグラフェン接合体を第一の原料として用いる。つまり、銅と鉄とからなり銅の性質が優勢になる複合金属微粒子が、グラフェン同士を接合すると共に表面に担持されるグラフェン接合体を用いる。また、アスペクト比が大きいグラフェン接合体は、例えば、図１０に示したグラフェンの懸濁液を充填する容器で製造したグラフェン接合体のアスペクト比１０が大きい。本実施例では、細長い長方形の形状を有するグラフェン接合体を主成分として用いる。第一のグラフェン接合体は長さが１０ｍｍで幅が１ｍｍで厚みが１ｍｍより薄いものを用い、第二のグラフェン接合体は長さが５ｍｍで幅が５００μｍで厚みが５００μｍより薄いものを用い、第三のグラフェン接合体は長さが３ｍｍで幅も３ｍｍで厚みが１ｍｍより薄いものを用いる。第一のグラフェン接合体は、図１０に示した容器の溝にグラフェンの懸濁液を充填してグラフェン接合体を製造する。第二のグラフェン接合体は、グラフェンの懸濁液を充填する溝形状を、長さが５ｍｍで幅が５００μｍで深さが５００μｍとすることで製造する。第三のグラフェン接合体は、図９に示した容器用いてグラフェンの懸濁液を充填することでグラフェン接合体を製造する。これら３種類のグラフェン接合体の混合割合は、第一のグラフェン接合体を７０重量％とし、第二のグラフェン接合体を１０重量％とし、第三のグラフェン接合体を２０重量％として混合する。
第二の原料である熱可塑性樹脂について説明する。熱可塑性樹脂の粘度が低いほど、熱可塑性樹脂へのグラフェン接合体の混合割合が高まるため、熱可塑性樹脂は、溶剤に溶解ないしは分散された熱可塑性樹脂を用いる。本実施例では、水溶性の熱可塑性樹脂としてポリエチレンオキサイドを用いる。なお、水溶性の熱可塑性樹脂として、ポリビニールアルコール、ポリアミドイミド、ポリアクリルアミド、ポリエチレンイミン、ポリビニルピロリドンなどの合成樹脂を用いることができる。更に、水溶性の熱可塑性樹脂に限らず、アルコール類に溶解する熱可塑性樹脂、ケトン類に溶解する熱可塑性樹脂、炭化水素系の溶媒に溶解する熱可塑性樹脂を用いることも出来る。本実施例では、平均分子量が１５０，０００の白色粉末であるポリエチレンオキサイド（住友精化株式会社が製造する商品名ＰＥＯ−１Ｚ）を５重量％で水に溶かしたものを用いる。この水溶液の粘度は、２５℃において僅かに５０ｍＰａ・ｓである。なお、このポリエチレンオキサイドは、窒素雰囲気では３２０℃で熱分解が始まり、大気雰囲気では１８０℃で熱分解が始まる。
複合材料を製造する製造方法を、図６２に示す製造工程に基づいて説明する。最初に、前記したポリエチレンオキサイドを５重量％で蒸留水に溶かす（Ｓ３２０工程）。次に、前記した３種類のグラフェン接合体を混合する（Ｓ３２１工程）。このグラフェン接合体の混合物の重量比率を１とした場合、ポリエチレンオキサイド水溶液の重量比率が２になるように両者を混合し、マグネチックスターラーを用いて攪拌して懸濁液を作る（Ｓ３２２工程）。次に、懸濁液を押出し成形機に供給する（Ｓ３２３工程）。なお、押出し成形機は、図５８で図示した押出し成形機と同様の構成からなるものを用いる。ただし、図５８に図示したダイス（Ｄ）に貫通孔が設けられ、この貫通孔から成形物がひも状に押し出される。押し出し成形機に入った懸濁液は、押出しスクリューによる３００ｒｐｍの回転速度で混練され、スクリューの回転によってダイス方向に押し出される。また、懸濁液はシリンダーの側壁に設けられたヒーターによって、ポリエチレンオキサイドが大気雰囲気で熱分解が開始する温度より１０℃低い１７０℃に加熱される。最初に、懸濁液の内部から水が継続して蒸発する。水の蒸発が完了すると、懸濁液はポリエチレンオキサイドの重量比率が１に対し、グラフェン接合体の重量比率が１０からなる構成される。さらに、ポリエチレンオキサイドが熱融解し、熱融解したポリエチレンオキサイドとグラフェン接合体との混合物となる。この際、グラフェン接合体が磁気吸着する。この磁気吸着力は弱いため、混練によって磁気吸着が解離し、再度磁気吸着する。複合材料がシリンダーの先端に達すると、シリンダーの先端にあるダイスから複合材料がひも状に押し出される（Ｓ３２４工程）。複合材料が冷却された後に、切断機によって一定の長さに切断し、複合材料のペレットを製作する（Ｓ３２５工程）。
グラフェン接合体とポリエチレンオキサイドとからなる複合材料の熱伝導率は、数１の式１で与えられる。但し数１は、グラフェン接合体が磁気吸着せず、グラフェン接合体がポリエチレンオキサイドにランダムに離散的に分散されている場合である。グラフェン接合体の熱伝導率をλ１、ポリエチレンオキサイドの熱伝導率をλ２、複合材料におけるグラフェン接合体の体積占率をＶ１とすると、複合材料の熱伝導率λは、
【数１】
2013237602.tif 000009
で与えられる。
本実施例で用いる白色粉末のポリエチレンオキサイドの嵩密度は、０．３〜０．５ｋｇ／ｌであり、ポリエチレンオキサイドの粘度平均分子量は１５万である。従って、本実施例で用いるポリエチレンオキサイドの真密度を求めることは困難である。ここで、ポリエチレンオキサイドの真密度を低密度ポリエチレンの密度である０．９１ｋｇ／ｌとし、グラフェン接合体の真密度をグラファイトの真密度である２．２５ｋｇ／ｌとする。いっぽう、水が蒸発した後においては、グラフェン接合体の重量比率が１０でポリエチレンオキサイドの重量比率が１の割合で複合材料が構成される。これらの値を用いると、複合材料におけるグラフェン接合体の体積占有率Ｖ１は０．８２になる。つまり、８２％の体積充填率でグラフェン接合体が充填され、当初目標の８０％の体積充填率が達成された。更に、ポリエチレンオキサイドの熱伝導率を低密度ポリエチレンの熱伝導率である０．３３ＷＣ−１ｍ−１とし、グラフェン接合体の熱伝導率をグラフェンの熱伝導率である１９．５ＷＣ−１ｍ−１とする。これらの値を式１に当てはめると複合材料の熱伝導率λは１６．０５ＷＣ−１ｍ−１になる。この数値は、グラフェンの熱伝導率の８２％に相当し、銅の熱伝導率の４倍に相当する。更に、本実施例における複合材料では、グラフェン接合体が磁気吸着して接合されているので、複合材料の熱伝導率は更に高まり、グラフェンの熱伝導率に近づく。
このように、複合材料の一方の原料がポリエチレンオキサイドという熱伝導率が低い材料であっても、もう一方の原料であるグラフェン接合体の配合割合を８２体積％まで高めることで、複合材料の熱伝導率を銅の熱伝導率４．０１ＷＣ−１ｍ−１の４倍に近い数値となる。さらに、グラフェン接合体が磁気吸着することで、複合材料の熱伝導率はグラフェンの熱伝導率に近づく。また、複合材料における電気導電性も、グラフェンの電気導電性に近づく。本実施例におけるこれらの効果は、次の二つの理由による。第一に、低粘度の熱可塑性樹脂の溶解液を用いたため、熱可塑性樹脂に対する重量比率で１０倍の高い配合割合でグラフェン接合体を配合することができた。第二に、形状が異なる３種類のグラフェン接合体を原料として用いたため、グラフェン接合体が複合材料中で接合しやすくなり、グラフェン接合体が熱伝達経路と電気導電経路を形成して熱および電気が複合材料を伝わる。
こうして製造された高い熱伝導率を持つ複合材料のペレットを用いて、射出成形による様々な形状を有する成形物の製造のみならず、スリーブ成形法、チューブ成形法、ブロー成形法、カレンダー成形法、サーモフォーミング成形法などの各成形法によって様々な形状を有するスリーブ、チューブ、厚手のフィルム、シート、板、容器などが製造できる。この結果、従来では考えられない高い熱伝導性を持つ成形物が製造できる。さらに、必要に応じて成形物を着磁機にかけて着磁することによって、グラフェン接合体の磁気吸着力が増大し、これによって成形物の機械的強度も増大する。
以上に説明したグラフェン接合体と熱可塑性樹脂とからなる複合材料を製造する実施例は一例である。つまり、熱可塑性樹脂は、過剰な溶剤に溶解ないしは分散して溶解液ないしは分散液の粘度が１００ｍＰａ・ｓ以下の低粘度に希釈できればよい。グラフェン接合体については、複合材料からなる成形物に求められる性質に応じて、前記したグラフェン接合体の製造の第一実施例から第四実施例のいずれかのグラフェン接合体を選択すればよい。また、グラフェン接合体の形状と組み合わせについては、成形物の形状と大きさに応じたグラフェン接合体の形状と組み合わせを決めればよい。
【０１５４】  グラフェン接合体を用いた新たな工業製品を製造する第八実施例
本実施例は、熱硬化性樹脂材料とグラフェン接合体との複合材料によって成形物を成形する第一の実施例で、加熱圧縮成形法によって成形物を製造する。なお、加熱圧縮成形法によって成形する製造装置は、一次成形物の製造については、１５０段落で説明した加熱成形法による成形物を製造する図５８の一次成形機に準じ、二次成形の製造装置は異なる。
本実施例における第一の原料であるグラフェン接合体は、グラフェン接合体の製造の第三実施例で説明したグラフェン接合体を用いる。さらに、３種類のグラフェン接合体の組み合わせと配合割合は、前記したグラフェン接合体と熱可塑性樹脂とからなる複合材料のペレットを製造する実施例と同様とした。また、第二の原材料である熱硬化性樹脂についても、複合材料におけるグラフェン接合体の充填率を８０体積割合以上に高めるため、溶媒で希釈された粘度の低い熱硬化性樹脂の分散液を用いる。
熱硬化性樹脂の粘度が低いほど、熱硬化性樹脂にグラフェン接合体を配合させる配合割合が高まる。本実施例では、熱硬化性樹脂として水溶性のフェノール樹脂を用いる。なお、水溶性の熱硬化性樹脂として、フェノール樹脂以外にアミノアルキド樹脂、熱硬化性アクリル樹脂、エポキシ樹脂なども用いることができる。更に、水溶性の熱硬化性樹脂に限らず、アルコール溶性の熱硬化性樹脂やケトン類、エーテル類、エステル類に溶解する熱硬化性樹脂や芳香族系炭化水素の溶媒に溶解する熱硬化性樹脂を用いることもできる。
本実施例では、ＤＩＣ株式会社が製造するエマルジョン化されたフェノール樹脂（商品名ＰＥ−６０２）を第二の原料として用いる。なお、商品名ＰＥ−６０２のフェノール樹脂は、数ミクロンのフェノール樹脂の粉体を分散剤でエマルジョン化したものである。このエマルジョン化したフェノール樹脂を３０重量％として水で希釈した液の粘度は、２５℃において僅かに５０ｍＰａ・ｓである。なお、このエマルジョン化されたフェノール樹脂は、窒素雰囲気と大気雰囲気とにおいて２５０℃付近から熱分解が始まる。
本実施例における加熱圧縮成形によって成形物を製造する方法を、図６３に図示した製造工程に基づいて説明する。なお、本実施例における製造装置の一次成形物の製造装置は、図５８の一次成形機である押出し成形機に準じるため説明は省く。一次成形物を加熱圧縮して二次成形物を製造する製造装置を図６４に図示する。
最初に、エマルジョン化したフェノール樹脂（商品名ＰＥ−６０２）を３０重量％として蒸留水に分散する（Ｓ３３０工程）。次に、前記した実施例と同様に、第一のグラフェン接合体を重量比率で７、第二のグラフェン接合体を重量比率で１、第三のグラフェン接合体を重量比率で２として混合する（Ｓ３３１工程）。このグラフェン接合体の混合物とフェノール樹脂の水分散液との重量比率が３対１になるように混合し、マグネチックスターラーを用いて攪拌して懸濁液を作る（Ｓ３３２工程）。次に、懸濁液を押出し成形機に充填する（Ｓ３３３工程）。なお、押出し成形機は、図５８の一次成形機に該当する押出し成形機と同様の構成である。押し出し成形機に入った懸濁液は、押出しスクリューによって３００ｒｐｍの回転速度で常時混練され、スクリューの回転によってダイス方向に押し出される。更に、懸濁液はシリンダーの側壁に設けられたヒーターで、フェノール樹脂が熱融解する温度より１０℃低い１４０℃まで加熱される。これによって、蒸留水が蒸発して懸濁液が濃縮され、微細な粉体からなるフェノール樹脂の重量比率が１に対しグラフェンシートの重量比率が１０となる混合物と残存した微量の分散剤からなる。この混合材料においては、全てのグラフェン接合体が磁気吸着し、これによって、混合材料は可塑性を持つ。
図６４に、混合材料を加熱圧縮する工程を図示する。混合材料がシリンダーの先端に達すると、シリンダーの先端にあるダイスのスプール（Ｓ）から金型（Ｋ）のキャビティ（Ｃ）に、混合材料が充填される（Ｓ３３４工程）。この際、金型に配置されたヒーターによって分散剤の全てが蒸発する。この後、金型を閉じて金型に締め付け力をかけて混合材料を圧縮する（Ｓ３３５工程）。この際、金型内のヒーターによって混合材料は１６０℃まで昇温され、フェノール樹脂が熱融解する（Ｓ３３６工程）。こうして、グラフェン接合体とフェノール樹脂とからなる複合材料で成形物が製造される。その後、金型を開いて成形物を取り出す（Ｓ３３７工程）。なお、加熱圧縮成形物に機械的強度が必要な場合は、成形物を着磁機にかけて着磁することで、グラフェン接合体の磁気吸着力が著しく増大し、成形物の機械的強度が増大する。また必要に応じて、金型（Ｋ）のキャビティ（Ｃ）に水素ガスを含む還元性ガスを供給して、還元性雰囲気で二次成形を行なっても良い。
ここで、前記したグラフェン接合体とフェノール樹脂とからなる複合材料の熱伝導率を求める。フェノール樹脂の真密度を１．３ｋｇ／ｌとし、グラフェン接合体の真密度をグラファイトの真密度である２．２５ｋｇ／ｌとする。濃縮された懸濁液においては、グラフェン接合体の重量比率が１０に対してフェノール樹脂の重量比率が１の割合になるため、グラフェン接合体の体積占率Ｖ１は０．８５になる。つまり、８５％の体積充填率でグラフェン接合体が充填され、当初目標の８０％の体積充填率が達成された。なお、分散剤の重量は、フェノール樹脂の微細粉の重量に比べて極めて少量であるため省略する。更に、フェノール樹脂の熱伝導率を０．２１ＷＣ−１ｍ−１とする。また、グラフェン接合体の熱伝導率をグラフェンの熱伝導率である１９．５ＷＣ−１ｍ−１とする。これらの値を前記した式１に当てはめると複合材料の熱伝導率λは１６．６１ＷＣ−１ｍ−１になる。この数値は、グラフェンの熱伝導率の８５％に相当する数値となり、銅の熱伝導率の４倍を超える。更に、全てのグラフェン接合体が磁気吸着しているので、複合材料の熱伝導率は更に高まり、グラフェンの値に近づく。
熱硬化性樹脂とグラフェン接合体との複合材料についても、グラフェン接合体の充填割合を高めることで、すなわち、グラフェン接合体の重量割合がフェノール樹脂の重量割合の１０倍で構成することによって、複合材料の熱伝導率は銅の熱伝導率の４倍を超える数値になる。更に、全てのグラフェン接合体が磁気吸着しているため、熱伝導率はグラフェンの熱伝導率に近づく。また、二次成形物を着磁することで、グラフェン接合体の磁気吸着力が著しく増大し、成形物の機械的強度も高まる。これらの効果は、次の二つの理由による。第一に、低粘度の熱硬化性樹脂の分散液を原料として用いたため、グラフェン接合体を熱硬化性樹脂の分散液に高い配合割合で混合できた。第二に、アスペクト比が大きく、かつ、形状が異なる３種類のグラフェン接合体を用いたため、グラフェン接合体が磁気吸着し、複合材料において熱伝達経路を形成する。
こうした複合材料を用いて、様々な成形物が製造できる。この成形物は、金属より高い熱伝導性を有する様々な厚みと幅を有する成形物になるので、様々な用途に利用できる。例えば、ヒートシンクや放熱板として利用する場合は、従来の金属や合金から構成される場合に比べて、ヒートシンクや放熱板の厚みが著しく薄くなり、重量も激減する。さらに、複合材料を原料として加熱圧縮成形で成形するため、成形物の幅や厚みの自由度が高まる。
以上に説明したグラフェン接合体と熱硬化性樹脂とからなる複合材料で成形物を製造する実施例は一例である。熱硬化性樹脂は、過剰な溶剤に溶解ないしは分散し、１００ｍＰａ・ｓ以下の低粘度に希釈できればよい。グラフェン接合体については、成形物に求められる性質に応じて、前記したグラフェン接合体の製造の第一実施例から第四実施例のグラフェン接合体を選択すればよい。また、グラフェン接合体の形状と組み合わせについては、成形物の大きさと形状に応じて決めればよい。
【０１５５】  グラフェン接合体を用いた新たな工業製品を製造する第九実施例
本実施例は、前記した加熱圧縮成形法における一次成形物、つまり、Ｓ３３４工程において製造された一次成形物に対して、カレンダー成形と呼ばれる製法で薄いシートからなる二次成形物を製造する実施例である。これによって、銅の熱伝導率の４倍を超える高い熱伝導率を有する複合材料からなる薄いシートが製造できる。本実施例における製造装置は、図５８に図示した押し出し成形機とカレンダーローラーとからなる。
グラフェン接合体と熱硬化性樹脂とからなる複合材料によって、薄いシートを製造する方法を、図６５に図示した製造工程に基づいて説明する。最初に、前記したエマルジョン化したフェノール樹脂（商品名ＰＥ−６０２）を３０重量％として蒸留水に分散する（Ｓ３４０工程）。次に、前記の第八実施例と同様に、第一のグラフェン接合体を重量比率で７、第二のグラフェン接合体を重量比率で１、第三のグラフェン接合体を重量比率で２として、これら３種類のグラフェン接合体を混合する。このグラフェン接合体の混合物とフェノール樹脂の分散液との重量比率が３対１になるように混合する（Ｓ３４１工程）。さらに、マグネチックスターラーを用いて攪拌して懸濁液を作る（Ｓ３４２工程）。次に、懸濁液を押出し成形機に供給する（Ｓ３４３工程）。押出し成形機は、図５８で図示した押出し成形機と同様の構成である。押し出し成形機に入った懸濁液は、押出しスクリューによって３００ｒｐｍの回転速度で混練され、ダイス方向に押し出される。更に、懸濁液はシリンダーの側壁に設けられたヒーターで加熱され、蒸留水が蒸発して懸濁液が濃縮される。この濃縮された懸濁液は、フェノール樹脂の重量比率を１とした場合、グラフェン接合体の重量比率が１０からなる混合材料になる。このため、この混合材料における全てのグラフェン接合体が磁気吸着し、この混合材料は可塑性を持つ。
混合材料がシリンダーの先端に達すると、ダイスから厚手のシートとして押し出される（Ｓ３４４工程）。押し出されたシートには、フェノール樹脂をエマルジョン化させる分散剤が残存する。この厚手のシートを、１６０℃にさらされたカレンダーローラーを通過して薄く延ばす（Ｓ３４５工程）。この際、分散剤の全てが蒸発し、さらに、フェノール樹脂が熱融解して硬化する。これによって、フェノール樹脂とグラフェン接合体とからなるシートが成形される（Ｓ３４６工程）。薄くなったシートを所定の長さにトリミングカッターで切断し、複合材料からなるシートを製造する（Ｓ３４７工程）。なお、最終成形物のシートに機械的強度が必要であるならば、Ｓ３４５工程の後に着磁工程を設け、カレンダーローラーを通過したシートが着磁機を通過して着磁すれば、シートの機械的強度が高まる。
上記した製造工程で、銅の４倍を超える高い熱伝導率を持つ複合材料を用いて、カレンダー成形によって様々な形状と厚みを有する薄手のシートが製造できる。このシートは従来では考えられない高い熱伝導性を有するので、熱伝導シートとして様々な用途に利用できる。例えば回路基板とヒートシンクとの間に本実施例で製造したシートを挟みこんで圧着すれば、高い熱伝導性と機械的強度とをもつ熱伝導シートとして利用できる。あるいは、プリント配線板とプリント基板との間に挟み込んで圧着すれば、プリント配線板の熱を効率よくプリント基板に伝達できる。さらに、押し出し成形機から押出された厚手のシートを、カレンダーローラーを通過させて薄く延ばすため、最終成形物のシートの幅と厚みは、如何様にも変えることができる。
【０１５６】  グラフェン接合体を用いた新たな工業製品を製造する第十実施例
本実施例は、前記したフェノール樹脂とグラフェン接合体とからなる複合材料を用いてカレンダー成型によって薄いシートを成形する第二の実施例である。前記した第一のシートを成形する成形物の製造では、グラフェン接合体の製造の第三実施例に基づいて製造したグラフェン接合体を用いたが、本実施例ではグラフェン接合体の製造の第一実施例に基づいて製造したグラフェン接合体を原料として用いる。つまり、グラフェンの接合を担う莫大な数の鉄微粒子と、グラフェン接合体の表面に担持された莫大な数の鉄微粒子とが持つ性質を利用する。また、前記した実施例と同様に、３種類の形状を持つグラフェン接合体を原料とし、さらに同様の混合割合で３種類のグラフェン接合体を混合する。なお、本実施例における製造装置は、前記した実施例と同様に、図５８に図示した押し出し成形機とカレンダーローラーとからなる。また、本実施例における製造工程は、前記した図６５に示したシート状成形物を製造する製造工程と同様である。
１０４段落で説明したように、グラフェン接合体の製造の第一実施例に基づいて製造したグラフェン接合体は、グラフェン接合体の内部および表面に莫大な数の鉄微粒子が離散的に担持され、この鉄微粒子は不純物を含まない。不純物が０．０５重量％以下である純鉄の比透磁率は２×１０５と高い値を持ち、保持力はわずかに４Ａ／ｍである。このため、莫大な数の鉄微粒子は、低周波数の電気ノイズに対する磁気シールドの機能を持つ。さらに、グラフェンの比抵抗は銅の比抵抗の２３倍に過ぎない。このため、グラフェンに準ずる導電性を持つグラフェン接合体は、高周波数の電気ノイズに対する磁気シールドの機能をもつ。従って、グラフェン接合体の体積割合が８５％からなる複合材料から構成されたシートは、電気ノイズに対する磁気シールド効果を持つシートになる。また、鉄は優れた高透磁率材料であるため、ＶＨＦ帯の電波を吸収して熱に変換する。莫大な数の鉄微粒子が表面に担持されたグラフェン接合体は、ＶＨＦ帯の電波を吸収する性質を持つ。いっぽう、炭素繊維と同様に、グラフェンはその電気抵抗によってＵＨＦ電波を吸収して熱に変換する。このため、グラフェンに準ずる電気抵抗をもつグラフェン接合体もＵＨＦ帯の電波を吸収する。従って、グラフェン接合体の体積割合が８５％からなる複合材料から構成されたシートも、ＶＨＦ帯からＵＨＦ帯にまたがる周波数の電波を吸収する性質をもつシートになる。
以上に説明したように、グラフェン接合体の体積割合が８５％を占める複合材料からなる成形物はグラフェン接合体の性質を示すので、実現させる成形物の性質に応じて前記したグラフェン接合体を製造する実施例におけるグラフェン接合体を選択して原料とする。
【０１５７】  グラフェン接合体を用いた新たな工業製品を製造する第十一実施例
本実施例は、フェノール樹脂とグラフェン接合体とからなる複合材料を用いて、スリーブ成形法ないしはチューブ成形法と呼ばれる製法でスリーブ状ないしはチューブ状の成形物を成形する実施例である。なお本実施例では、グラフェン接合体の優れた熱伝導性をスリーブ状ないしはチューブ状の成形物に反映するため、グラフェン接合体の製造の第三実施例に基づいて製造したグラフェン接合体を原料として用いる。スリーブ状ないしはチューブ状の成形物を製造する製造装置は、図５３に図示したグラフェン接合体のみからなるスリーブないしはチューブを製造する実施例における製造装置に準ずるが、ダイスから押し出された成形物に含まれる微量の分散剤を気化させ、さらにフェノール樹脂を熱融解させるため、図５３に図示した冷却装置（Ｃ）は加熱装置に置き換わる。これによって、図５４に図示した製造工程における押し出された成形物を冷却するＳ２５８工程は、押し出された成形物を加熱する工程に置き換わる。この加熱工程によって、複合材料からなるスリーブないしはチューブを製造する。なお、この加熱装置は、引き取り機（Ｄ）と共に還元性雰囲気に置かれ、水素ガスが１０体積割合で窒素ガスが９０体積割合で構成された１６０℃に昇温された還元性ガスを常時供給してもよい。
複合材料からなるスリーブ状ないしはチューブ状の成形物を製造する製造方法を、図６６に図示する製造工程に基づいて説明する。最初に、前記したエマルジョン化したフェノール樹脂（商品名ＰＥ−６０２）を３０重量％として蒸留水に分散する（Ｓ３５０工程）。次に、前記した実施例と同様に、第一のグラフェン接合体を重量比率で７、第二のグラフェン接合体を重量比率で１、第三のグラフェン接合体を重量比率で２として、混合する（Ｓ３５１工程）。このグラフェン接合体の混合物とフェノール樹脂の分散液との重量比率が３対１になるように混合し、マグネチックスターラーを用いて攪拌してグラフェン接合体が懸濁化された懸濁液を作る（Ｓ３５２工程）。次に、懸濁液を押出し成形機に供給する（Ｓ３５３工程）。
押し出し成形機に入った懸濁液は、押出しスクリューによって３００ｒｐｍの回転速度で常時混練され、スクリューの回転によってダイス方向に押し出される。また、懸濁液はシリンダーの側壁に設けられたヒーターで１４０℃まで加熱され、蒸留水が蒸発し、懸濁液が濃縮される。濃縮された懸濁液は、フェノール樹脂の重量割合を１とすると、グラフェン接合体の重量割合が１０となる混合材料になる。このため、混合材料における全てのグラフェン接合体は磁気吸着し、可塑性を持つ。
混合材料がシリンダーの先端に達すると、ダイスからスリーブ状ないしはチューブ状に押し出される（Ｓ３５４工程）。押し出された混合材料は、加熱装置（Ｃ）と引き取り機（Ｄ）との間隙を通過する（Ｓ３５５工程）。この際、全ての分散剤が蒸発し、その後フェノール樹脂が熱融解して硬化する（Ｓ３５６工程）。こうして、フェノール樹脂とグラフェン接合体とからなるスリーブ状ないしはチューブ状の成形物が製造される。この後、所定の長さにトリミングカッターで切断し、スリーブないしはチューブを製造する（Ｓ３５７工程）。なお、製造したスリーブないしはチューブに機械的強度が必要な場合は、Ｓ３５５工程の引き取り工程の後に着磁工程を設け、引き取り機を通過したスリーブないしはチューブを着磁することで、機械的強度を増大させることができる。また、Ｓ３５７工程におけるスリーブないしはチューブを切断する長さを延長すれば、成形物はパイプないしはホースになる。
上記した製造工程で製造した複合材料は、グラフェン接合体の体積充填率が８５％を占めるため、銅の４倍を超える高い熱伝導率を持つ。これによって、成形されたスリーブないしはチューブは、従来では考えられない高い熱伝導性を有するので、熱伝導スリーブないしは熱伝導チューブとして様々な用途に利用できる。例えば、各種熱交換器に用いるスリーブないしはチューブとして利用できる。また、スリーブないしはチューブを切断する長さを延長すれば、熱伝導パイプないしは熱伝導ホースが製造できる。
以上、熱硬化性樹脂としてフェノール樹脂を用い、このフェノール樹脂にグラフェン接合体の体積割合が８０％以上になるように充填し、この複合材料を用いて各種形状の成形物を製造する実施例を説明した。原料となる熱硬化性樹脂は、フェノール樹脂に限定されることはない。熱硬化性樹脂が過剰な溶剤に溶解ないしは分散され、粘度が１００ｍＰ・ｓ以下の低粘度に希釈できれば、グラフェン接合体を体積割合が８０％以上まで充填できる。また、原料となるグラフェン接合体は、成形物にもたらす性質に応じて、前記したグラフェン接合体を製造する実施例から選択すればよい。さらに、アスペクト比が大きく、かつ、形状が異なる複数種類のグラフェン接合体を組み合わせると良い。また、複合材料の成形法も上記した実施例に限定されない。押出成形機から押し出される一次成形物は、磁気吸着したグラフェン接合体によって可塑性を持つため、二次成形の自由度が高い。こうして、熱硬化性樹脂とグラフェン接合体とからなる複合材料からなる様々な形状の成形物が製造でき、かつ、成形物の性質はグラフェン接合体の性質を示す。
【図１】
2013237602.tif 000010
【図２】
2013237602.tif 000011
【図３】
2013237602.tif 000012
【図４】
2013237602.tif 000013
【図５】
2013237602.tif 000014
【図６】
2013237602.tif 000015
【図７】
2013237602.tif 000016
【図８】
2013237602.tif 000017
【図９】
2013237602.tif 000018
【図１０】
2013237602.tif 000019
【図１１】
2013237602.tif 000020
【図１２】
2013237602.tif 000021
【図１３】
2013237602.tif 000022
【図１４】
2013237602.tif 000023
【図１５】
2013237602.tif 000024
【図１６】
2013237602.tif 000025
【図１７】
2013237602.tif 000026
【図１８】
2013237602.tif 000027
【図１９】
2013237602.tif 000028
【図２０】
2013237602.tif 000029
【図２１】
2013237602.tif 000030
【図２２】
2013237602.tif 000031
【図２３】
2013237602.tif 000032
【図２４】
2013237602.tif 000033
【図２５】
2013237602.tif 000034
【図２６】
2013237602.tif 000035
【図２７】
2013237602.tif 000036
【図２８】
2013237602.tif 000037
【図２９】
2013237602.tif 000038
【図３０】
2013237602.tif 000039
【図３１】
2013237602.tif 000040
【図３２】
2013237602.tif 000041
【図３３】
2013237602.tif 000042
【図３４】
2013237602.tif 000043
【図３５】
2013237602.tif 000044
【図３６】
2013237602.tif 000045
【図３７】
2013237602.tif 000046
【図３８】
2013237602.tif 000047
【図３９】
2013237602.tif 000048
【図４０】
2013237602.tif 000049
【図４１】
2013237602.tif 000050
【図４２】
2013237602.tif 000051
【図４３】
2013237602.tif 000052
【図４４】
2013237602.tif 000053
【図４５】
2013237602.tif 000054
【図４６】
2013237602.tif 000055
【図４７】
2013237602.tif 000056
【図４８】
2013237602.tif 000057
【図４９】
2013237602.tif 000058
【図５０】
2013237602.tif 000059
【図５１】
2013237602.tif 000060
【図５２】
2013237602.tif 000061
【図５３】
2013237602.tif 000062
【図５４】
2013237602.tif 000063
【図５５】
2013237602.tif 000064
【図５６】
2013237602.tif 000065
【図５７】
2013237602.tif 000066
【図５８】
2013237602.tif 000067
【図５９】
2013237602.tif 000068
【図６０】
2013237602.tif 000069
【図６１】
2013237602.tif 000070
【図６２】
2013237602.tif 000071
【図６３】
2013237602.tif 000072
【図６４】
2013237602.tif 000073
【図６５】
2013237602.tif 000074
【図６６】
2013237602.tif 000075